(57)【要約】【課題】  反応活性部位を導入した光学活性ポリマレイミド誘導体及びその製造方法、並びに光学活性ポリマレイミド誘導体からなる分離剤、及びそれを用いた光学活性化合物の分離方法を提供する。【解決手段】  例えば、反応活性部位として炭素−炭素二重結合をもつマレイミド誘導体を、既存の光学活性マレイミド誘導体と、不斉アニオン重合することにより、反応活性部位を導入した光学活性ポリマレイミド誘導体を得、該炭素−炭素二重結合にトリクロロシランを用いたヒドロシリル化を行い、導入されたトリクロロシリル基とシリカゲル表面のシラノール基を反応させ、固定化することにより得られる分離剤を光学活性化合物の分離剤として用いる。【選択図】  なし【特許請求の範囲】
【請求項１】
下記一般式（１）で示される構造単位と、下記一般式（２）で示される構造単位、下記一般式（３）で示される構造単位、及び下記一般式（４）で示される構造単位からなる群より選ばれる少なくとも１種の構造単位からなる、数平均分子量１００〜１００、０００の光学活性ポリマレイミド誘導体。
【化１】
2005255795.tif 000017
［上記一般式（１）中、Ｘは炭素数１〜１４の直鎖状のアルキレン基を表す。］
【化２】
2005255795.tif 000018
［上記一般式（２）中、置換基Ｒ１〜Ｒ５は各々独立して、水素原子、メチル基、エチル基、炭素数３〜１０の直鎖状、分岐状若しくは環式のアルキル基、メトキシ基、エトキシ基、炭素数３〜１０の直鎖状、分岐状若しくは環式のアルコキシ基、又は炭素数５〜１０の芳香族基を表し、置換基Ｒ６はメチル基、エチル基、炭素数３〜１０の直鎖状、分岐状若しくは環式のアルキル基、炭素数５〜１０の芳香族基、ベンジル基、メトキシカルボニル基、エトキシカルボニル基、炭素数３〜６の直鎖状、分岐状若しくは環式のアルコキシカルボニル基、炭素数５〜１０の芳香族アルコキシカルボニル基、ベンジルオキシカルボニル基、又は炭素数１〜６のアルキル基、炭素数５〜１０の芳香族基、若しくはベンジル基で水素原子が１〜２置換されたアミノカルボニル基を表す。＊印は不斉炭素を表す。］
【化３】
2005255795.tif 000019
［上記一般式（３）中、置換基Ｒ１〜Ｒ１１は各々独立して、水素原子、メチル基、エチル基、炭素数３〜１０の直鎖状、分岐状若しくは環式のアルキル基、メトキシ基、エトキシ基、炭素数３〜１０の直鎖状、分岐状若しくは環式のアルコキシ基、又は炭素数５〜１０の芳香族基を表し、置換基Ｒ１２はメチル基、エチル基、炭素数３〜１０の直鎖状、分岐状若しくは環式のアルキル基、炭素数５〜１０の芳香族基、ベンジル基、メトキシカルボニル基、エトキシカルボニル基、炭素数３〜６の直鎖状、分岐状若しくは環式のアルコキシカルボニル基、炭素数５〜１０の芳香族アルコキシカルボニル基、ベンジルオキシカルボニル基、又は炭素数１〜６のアルキル基、炭素数５〜１０の芳香族基、若しくはベンジル基で水素原子が１〜２置換されたアミノカルボニル基を表す。＊印は不斉炭素を表す。］
【化４】
2005255795.tif 000020
［上記一般式（４）中、Ｘ１〜Ｘ８は各々独立して、メチレン基、酸素原子、カルボニル基、カルボニルオキシ基、カルボニルアミノ基、アミノカルボニル基、アミノカルボニルオキシ基又は単結合を表し、また、Ｒ１〜Ｒ８は各々独立して水素原子、メチル基、エチル基、炭素数３〜１０の直鎖状、分岐状若しくは環式のアルキル基、メトキシ基、エトキシ基、炭素数３〜１０の直鎖状、分岐状若しくは環式のアルコキシ基、炭素数５〜１０の芳香族基、又はベンジル基を表す。ただし、Ｒ１−Ｘ１、Ｒ２−Ｘ２、Ｒ３−Ｘ３、Ｒ４−Ｘ４、Ｒ５−Ｘ５、Ｒ６−Ｘ６、Ｒ７−Ｘ７、及びＲ８−Ｘ８が全て同じ置換基となることはない。＊印は不斉炭素を表す。］
【請求項２】
一般式（１）において、Ｘが炭素数４〜９の直鎖状のアルキレン基であることを特徴とする請求項１に記載の光学活性ポリマレイミド誘導体。
【請求項３】
一般式（２）において、置換基Ｒ１〜Ｒ５が全て水素原子であり、かつ置換基Ｒ６がメチル基であることを特徴とする請求項１又は請求項２に記載の光学活性ポリマレイミド誘導体。
【請求項４】
一般式（３）において、置換基Ｒ１〜Ｒ１１が全て水素原子であり、かつ置換基Ｒ１２がメチル基であることを特徴とする請求項１又は請求項２に記載の光学活性ポリマレイミド誘導体。
【請求項５】
一般式（４）において、Ｒ３−Ｘ３、Ｒ４−Ｘ４、Ｒ５−Ｘ５及びＲ６−Ｘ６が全て水素原子であり、Ｒ１−Ｘ１、Ｒ２−Ｘ２、Ｒ７−Ｘ７及びＲ８−Ｘ８が各々独立して水素原子又はベンジルオキシ基を表す（ただし、Ｒ１−Ｘ１、Ｒ２−Ｘ２、Ｒ７−Ｘ７、及びＲ８−Ｘ８が全て同じ置換基となることはない）ことを特徴とする請求項１又は請求項２に記載の光学活性ポリマレイミド誘導体。
【請求項６】
下記一般式（５）で示される構造単位と、下記一般式（２）で示される構造単位、下記一般式（３）で示される構造単位、及び下記一般式（４）で示される構造単位からなる群より選ばれる少なくとも１種の構造単位からなる、数平均分子量１００〜１００、０００の光学活性ポリマレイミド誘導体。
【化５】
2005255795.tif 000021
［上記一般式（５）中、Ｘは炭素数１〜１４の直鎖状のアルキレン基を表す。］
【化６】
2005255795.tif 000022
［上記一般式（２）中、置換基Ｒ１〜Ｒ５は各々独立して、水素原子、メチル基、エチル基、炭素数３〜１０の直鎖状、分岐状若しくは環式のアルキル基、メトキシ基、エトキシ基、炭素数３〜１０の直鎖状、分岐状若しくは環式のアルコキシ基、又は炭素数５〜１０の芳香族基を表し、置換基Ｒ６はメチル基、エチル基、炭素数３〜１０の直鎖状、分岐状若しくは環式のアルキル基、炭素数５〜１０の芳香族基、ベンジル基、メトキシカルボニル基、エトキシカルボニル基、炭素数３〜６の直鎖状、分岐状若しくは環式のアルコキシカルボニル基、炭素数５〜１０の芳香族アルコキシカルボニル基、ベンジルオキシカルボニル基、又は炭素数１〜６のアルキル基、炭素数５〜１０の芳香族基、若しくはベンジル基で水素原子が１〜２置換されたアミノカルボニル基を表す。＊印は不斉炭素を表す。］
【化７】
2005255795.tif 000023
［上記一般式（３）中、置換基Ｒ１〜Ｒ１１は各々独立して、水素原子、メチル基、エチル基、炭素数３〜１０の直鎖状、分岐状若しくは環式のアルキル基、メトキシ基、エトキシ基、炭素数３〜１０の直鎖状、分岐状若しくは環式のアルコキシ基、又は炭素数５〜１０の芳香族基を表し、置換基Ｒ１２はメチル基、エチル基、炭素数３〜１０の直鎖状、分岐状若しくは環式のアルキル基、炭素数５〜１０の芳香族基、ベンジル基、メトキシカルボニル基、エトキシカルボニル基、炭素数３〜６の直鎖状、分岐状若しくは環式のアルコキシカルボニル基、炭素数５〜１０の芳香族アルコキシカルボニル基、ベンジルオキシカルボニル基、又は炭素数１〜６のアルキル基、炭素数５〜１０の芳香族基、若しくはベンジル基で水素原子が１〜２置換されたアミノカルボニル基を表す。＊印は不斉炭素を表す。］
【化８】
2005255795.tif 000024
［上記一般式（４）中、Ｘ１〜Ｘ８は各々独立して、メチレン基、酸素原子、カルボニル基、カルボニルオキシ基、カルボニルアミノ基、アミノカルボニル基、アミノカルボニルオキシ基又は単結合を表し、また、Ｒ１〜Ｒ８は各々独立して水素原子、メチル基、エチル基、炭素数３〜１０の直鎖状、分岐状若しくは環式のアルキル基、メトキシ基、エトキシ基、炭素数３〜１０の直鎖状、分岐状若しくは環式のアルコキシ基、炭素数５〜１０の芳香族基、又はベンジル基を表す。ただし、Ｒ１−Ｘ１、Ｒ２−Ｘ２、Ｒ３−Ｘ３、Ｒ４−Ｘ４、Ｒ５−Ｘ５、Ｒ６−Ｘ６、Ｒ７−Ｘ７、及びＲ８−Ｘ８が全て同じ置換基となることはない。＊印は不斉炭素を表す。］
【請求項７】
一般式（５）において、Ｘが炭素数４〜９の直鎖状のアルキレン基であることを特徴とする請求項６に記載の光学活性ポリマレイミド誘導体。
【請求項８】
一般式（２）において、置換基Ｒ１〜Ｒ５が全て水素原子であり、かつ置換基Ｒ６がメチル基であることを特徴とする請求項６又は請求項７に記載の光学活性ポリマレイミド誘導体。
【請求項９】
一般式（３）において、置換基Ｒ１〜Ｒ１１が全て水素原子であり、かつ置換基Ｒ１２がメチル基であることを特徴とする請求項６又は請求項７に記載の光学活性ポリマレイミド誘導体。
【請求項１０】
一般式（４）において、Ｒ３−Ｘ３、Ｒ４−Ｘ４、Ｒ５−Ｘ５及びＲ６−Ｘ６が全て水素原子であり、Ｒ１−Ｘ１、Ｒ２−Ｘ２、Ｒ７−Ｘ７及びＲ８−Ｘ８が各々独立して水素原子又はベンジルオキシ基を表す（ただし、Ｒ１−Ｘ１、Ｒ２−Ｘ２、Ｒ７−Ｘ７、及びＲ８−Ｘ８が全て同じ置換基となることはない）ことを特徴とする請求項６又は請求項７に記載の光学活性ポリマレイミド誘導体。
【請求項１１】
下記一般式（６）
【化９】
2005255795.tif 000025
［上記一般式（６）中、Ｘは炭素数１〜１４の直鎖状のアルキレン基を表す。］
で示されるマレイミド誘導体を、下記一般式（７）
【化１０】
2005255795.tif 000026
［上記一般式（７）中、置換基Ｒ１〜Ｒ５は各々独立して、水素原子、メチル基、エチル基、炭素数３〜１０の直鎖状、分岐状若しくは環式のアルキル基、メトキシ基、エトキシ基、炭素数３〜１０の直鎖状、分岐状若しくは環式のアルコキシ基、又は炭素数５〜１０の芳香族基を表し、置換基Ｒ６はメチル基、エチル基、炭素数３〜１０の直鎖状、分岐状若しくは環式のアルキル基、炭素数５〜１０の芳香族基、ベンジル基、メトキシカルボニル基、エトキシカルボニル基、炭素数３〜６の直鎖状、分岐状若しくは環式のアルコキシカルボニル基、炭素数５〜１０の芳香族アルコキシカルボニル基、ベンジルオキシカルボニル基、又は炭素数１〜６のアルキル基、炭素数５〜１０の芳香族基、若しくはベンジル基で水素原子が１〜２置換されたアミノカルボニル基を表す。＊印は不斉炭素を表す。］で示されるマレイミド誘導体、下記一般式（８）
【化１１】
2005255795.tif 000027
［上記一般式（４）中、置換基Ｒ１〜Ｒ１１は各々独立して、水素原子、メチル基、エチル基、炭素数３〜１０の直鎖状、分岐状若しくは環式のアルキル基、メトキシ基、エトキシ基、炭素数３〜１０の直鎖状、分岐状若しくは環式のアルコキシ基、又は炭素数５〜１０の芳香族基を表し、置換基Ｒ１２はメチル基、エチル基、炭素数３〜１０の直鎖状、分岐状若しくは環式のアルキル基、炭素数５〜１０の芳香族基、ベンジル基、メトキシカルボニル基、エトキシカルボニル基、炭素数３〜６の直鎖状、分岐状若しくは環式のアルコキシカルボニル基、炭素数５〜１０の芳香族アルコキシカルボニル基、ベンジルオキシカルボニル基、又は炭素数１〜６のアルキル基、炭素数５〜１０の芳香族基、若しくはベンジル基で水素原子が１〜２置換されたアミノカルボニル基を表す。＊印は不斉炭素を表す。］
で示されるマレイミド誘導体、及び下記一般式（９）
【化１２】
2005255795.tif 000028
［上記一般式（９）中、Ｘ１〜Ｘ８は各々独立して、メチレン基、酸素原子、カルボニル基、カルボニルオキシ基、カルボニルアミノ基、アミノカルボニル基、アミノカルボニルオキシ基又は単結合を表し、また、Ｒ１〜Ｒ８は各々独立して水素原子、メチル基、エチル基、炭素数３〜１０の直鎖状、分岐状若しくは環式のアルキル基、メトキシ基、エトキシ基、炭素数３〜１０の直鎖状、分岐状若しくは環式のアルコキシ基、炭素数５〜１０の芳香族基、又はベンジル基を表す。ただし、Ｒ１−Ｘ１、Ｒ２−Ｘ２、Ｒ３−Ｘ３、Ｒ４−Ｘ４、Ｒ５−Ｘ５、Ｒ６−Ｘ６、Ｒ７−Ｘ７、及びＲ８−Ｘ８が全て同じ置換基となることはない。＊印は不斉炭素を表す。］
で示されるマレイミド誘導体からなる群より選ばれる少なくとも１種と、不斉アニオン共重合することを特徴とする請求項１乃至請求項５のいずれかに記載の光学活性ポリマレイミド誘導体の製造方法。
斉炭素を表す。］
【請求項１２】
一般式（６）において、Ｘが炭素数４〜９の直鎖状のアルキレン基であることを特徴とする請求項１１に記載の光学活性ポリマレイミド誘導体の製造方法。
【請求項１３】
一般式（７）において、置換基Ｒ１〜Ｒ５が全て水素原子であり、かつ置換基Ｒ６がメチル基であることを特徴とする請求項１１又は請求項１２に記載の光学活性ポリマレイミド誘導体の製造方法。
【請求項１４】
一般式（８）において、置換基Ｒ１〜Ｒ１１が全て水素原子であり、かつ置換基Ｒ１２がメチル基であることを特徴とする請求項１１又は請求項１２に記載の光学活性ポリマレイミド誘導体の製造方法。
【請求項１５】
一般式（９）において、Ｒ３−Ｘ３、Ｒ４−Ｘ４、Ｒ５−Ｘ５及びＲ６−Ｘ６が全て水素原子であり、Ｒ１−Ｘ１、Ｒ２−Ｘ２、Ｒ７−Ｘ７及びＲ８−Ｘ８が各々独立して水素原子又はベンジルオキシ基を表す（ただし、Ｒ１−Ｘ１、Ｒ２−Ｘ２、Ｒ７−Ｘ７、及びＲ８−Ｘ８が全て同じ置換基となることはない）ことを特徴とする請求項１１又は請求項１２に記載の光学活性ポリマレイミド誘導体の製造方法。
【請求項１６】
不斉アニオン重合を、下記式（１０）
【化１３】
2005255795.tif 000029
で示される（−）−スパルテイン、又は下記一般式（１１）
【化１４】
2005255795.tif 000030
［上記一般式（１１）中、Ｒはメチル基、エチル基、炭素数３〜８の直鎖状、分岐状若しくは環式の炭化水素基、炭素数６〜２０のアリール基、又は炭素数１〜８のアルキル基若しくは炭素数６〜２０のアリール基で置換された炭素数６〜２０のアルキル基を表し、Ｂは単結合又は炭素数１〜５のアルキレン基を表し、Ｃは炭素数１〜１０のアルキリデン基又はアリーレン基を表し、＊印は光学活性炭素を表す。］
で示されるビスオキサゾリン誘導体からなる群より選ばれる不斉配位子の存在下実施することを特徴とする請求項１１乃至請求項１５のいずれかに記載の光学活性ポリマレイミド誘導体の製造方法。
【請求項１７】
重合方法がランダム共重合又はブロック共重合であることを特徴とする請求項１１乃至請求項１６に記載の光学活性ポリマレイミド誘導体の製造方法。
【請求項１８】
請求項１乃至請求項５のいずれかに記載の光学活性ポリマレイミド誘導体中の炭素−炭素二重結合をヒドロシリル化し、トリクロロシリル基を導入することを特徴とする請求項６乃至請求項１０のいずれかに記載の光学活性ポリマレイミド誘導体の製造方法。
【請求項１９】
請求項１乃至請求項１０のいずれかに記載の光学活性ポリマレイミド誘導体からなる分離剤。
【請求項２０】
請求項１乃至請求項１０のいずれかに記載の光学活性ポリマレイミド誘導体を担体に担持してなる分離剤。
【請求項２１】
請求項６乃至請求項１０のいずれかに記載の光学活性ポリマレイミド誘導体を多孔質担体に化学結合してなる分離剤。
【請求項２２】
請求項１９乃至請求項２１のいずれかに記載の分離剤をカラムに充填してなる充填カラム。
【請求項２３】
請求項１９乃至請求項２１のいずれかに記載の分離剤を使用することを特徴とする光学活性化合物の分離方法。
【請求項２４】
請求項２２に記載の充填カラムを用い、高速液体クロマトグラフィーにより光学活性化合物を分離することを特徴とする光学活性化合物の分離方法。
【発明の詳細な説明】
【技術分野】
【０００１】
本発明は光学活性ポリマレイミド誘導体及びその製造方法、並びに光学活性ポリマレイミド誘導体からなる分離剤及びそれを用いた光学活性化合物の分離方法に関する。
【背景技術】
【０００２】
分子内に不斉炭素をもつ光学活性ポリマーは、分子全体が不斉な環境にあり、光学異性体の分離や類似化合物の分離に非常に有用である。現在までに光学異性体の混合物を分離するための光学異性体分離剤として利用される光学活性ポリマーは数多く知られており、例えば、多糖類やその誘導体、詳しくは、セルロース、アミロース等のエステル誘導体、カルバメート誘導体（例えば、非特許文献１参照）や、合成高分子では、光学活性メタクリル酸トリフェニルメチルエステル重合体（例えば、特許文献１、特許文献２参照）、光学活性アクリル酸アミド重合体（例えば、特許文献３参照）、メタクリル酸ジフェニル−２−ピリジルメチル（例えば、特許文献４参照）、光学活性メタクリル酸エステル重合体（例えば、特許文献５、特許文献６参照）等が知られている。
【０００３】
しかしながら、これらの光学活性ポリマーは一般的にシリカゲルに物理的に吸着、担持させた上で用いられるため、光学活性ポリマーが溶解又は膨潤するような溶剤を移動相として使用することは不可能であり、分離条件の選択に制限があった。また、分離剤に強く吸着する汚染物質の洗浄においても、洗浄溶剤が制限されるという欠点があった。このような欠点を改善するために、多糖誘導体をシリカゲルに化学結合させた分離剤（例えば、特許文献７〜特許文献９参照）、シリカゲル上で多糖誘導体同士を架橋させた分離剤（例えば、特許文献１０参照）、多糖誘導体をシリカゲルにコーティング後、多糖誘導体表面に合成ポリマーを被覆させた分離剤（例えば、特許文献１１参照）等の改善技術が提案されているが、これらの改善技術では分離剤の製造が煩雑であり、また、製造した分離剤は耐久性に乏しい等の問題があった。
【０００４】
一方、光学活性なマレイミド誘導体を、不斉アニオン重合することにより得られる光学活性ポリマレイミド誘導体は、光学異性体の分離剤として非常に有用であることが知られている（例えば、特許文献１２参照）。これらの中でも、光学活性な１−フェニルエチル−１−マレイミド誘導体及び１−シクロヘキシルエチル−１−マレイミド誘導体等の重合体である光学活性ポリマレイミド誘導体は多種多様な光学活性化合物に対して良好な光学分離能を示しており、光学活性化合物の光学分割剤として幅広く使用することができる（例えば、特許文献１３、特許文献１４参照）。
【０００５】
光学活性ポリマレイミド誘導体を分離剤として利用する場合においても、分離剤の耐圧能力の向上、溶媒置換による膨潤、収縮の防止、理論段数の向上等の目的のため、通常、シリカゲル等の多孔質担体に担持させて用いられるが、前述のように、このような手法では光学活性ポリマーが溶解する溶媒系は移動相として使用できず、分離条件の選択に制限があった。
【０００６】
【特許文献１】特開昭５６−１０６９０７号公報
【０００７】
【特許文献２】特開昭５６−１４２２１６号公報
【特許文献３】特開昭５６−１６７７０８号公報
【特許文献４】特開昭５７−２０９９０８号公報
【特許文献５】特開平０８−２０８７４９号公報
【特許文献６】特開２００１−１１４８３２号公報
【特許文献７】特開昭６２−２７０６０２号公報
【特許文献８】特開平０７−１３８３０１号公報
【特許文献９】特開平０８−２１７６９８号公報
【特許文献１０】特開平０８−０５９７０２号公報
【特許文献１１】特開２０００−１８５９１１号公報
【特許文献１２】特開２００１−１０６７２９号公報
【特許文献１３】特開２００２−８８１２１号公報
【特許文献１４】特開２００３−０６４０５４号公報
【非特許文献１】Ｙ．Ｏｋａｍｏｔｏ，  Ｍ．Ｋａｗａｓｈｉｔａ  ａｎｄ  Ｋ．Ｈａｔａｄａ，  Ｊ．Ａｍ．Ｃｈｅｍ．Ｓｏｃ．，  １０６，  ５３５７，  １９８４
【発明の開示】
【発明が解決しようとする課題】
【０００８】
本発明は上記の課題に鑑みてなされたものであり、その目的は、従来法の上記問題点を解決しうる光学活性ポリマレイミド誘導体及びその製造方法、並びに光学活性ポリマレイミド誘導体からなる分離剤及びそれを用いた光学活性化合物の分離方法を提供することである。
【課題を解決するための手段】
【０００９】
本発明者らは、光学活性ポリマレイミド骨格に、シリカゲル等の多孔質担体と反応することのできる活性部位を導入することを目指し、鋭意検討した結果、アルキル基の末端に活性部位である炭素−炭素二重結合をもつＮ−アルキルマレイミド誘導体と、既存の光学活性マレイミド誘導体とを不斉アニオン共重合させることにより、反応活性部位を内包した新規光学活性ポリマレイミド誘導体を見出した。
【００１０】
本発明者らは、該光学活性マレイミド誘導体のポリマー内に導入された反応活性部位である炭素−炭素二重結合を修飾し担体と反応させることで、ポリマレイミド誘導体が多孔質担体へ化学的に固定化されることを見出し、加えて、該ポリマー−多孔質担体複合体が光学異性体分離剤として極めて有用であることを見出し、本発明を完成させるに至った。
【００１１】
すなわち本発明は、以下に示すとおりの光学活性ポリマレイミド誘導体及びその製造方法、並びに光学活性ポリマレイミド誘導体からなる分離剤及びそれを用いた光学活性化合物の分離方法である。
【００１２】
（１）下記一般式（１）で示される構造単位と、下記一般式（２）で示される構造単位、下記一般式（３）で示される構造単位、及び下記一般式（４）で示される構造単位からなる群より選ばれる少なくとも１種の構造単位からなる、数平均分子量１００〜１００、０００の光学活性ポリマレイミド誘導体。
【００１３】
【化１】
2005255795.tif 000002
［上記一般式（１）中、Ｘは炭素数１〜１４の直鎖状のアルキレン基を表す。］
【００１４】
【化２】
2005255795.tif 000003
［上記一般式（２）中、置換基Ｒ１〜Ｒ５は各々独立して、水素原子、メチル基、エチル基、炭素数３〜１０の直鎖状、分岐状若しくは環式のアルキル基、メトキシ基、エトキシ基、炭素数３〜１０の直鎖状、分岐状若しくは環式のアルコキシ基、又は炭素数５〜１０の芳香族基を表し、置換基Ｒ６はメチル基、エチル基、炭素数３〜１０の直鎖状、分岐状若しくは環式のアルキル基、炭素数５〜１０の芳香族基、ベンジル基、メトキシカルボニル基、エトキシカルボニル基、炭素数３〜６の直鎖状、分岐状若しくは環式のアルコキシカルボニル基、炭素数５〜１０の芳香族アルコキシカルボニル基、ベンジルオキシカルボニル基、又は炭素数１〜６のアルキル基、炭素数５〜１０の芳香族基、若しくはベンジル基で水素原子が１〜２置換されたアミノカルボニル基を表す。＊印は不斉炭素を表す。］
【００１５】
【化３】
2005255795.tif 000004
［上記一般式（３）中、置換基Ｒ１〜Ｒ１１は各々独立して、水素原子、メチル基、エチル基、炭素数３〜１０の直鎖状、分岐状若しくは環式のアルキル基、メトキシ基、エトキシ基、炭素数３〜１０の直鎖状、分岐状若しくは環式のアルコキシ基、又は炭素数５〜１０の芳香族基を表し、置換基Ｒ１２はメチル基、エチル基、炭素数３〜１０の直鎖状、分岐状若しくは環式のアルキル基、炭素数５〜１０の芳香族基、ベンジル基、メトキシカルボニル基、エトキシカルボニル基、炭素数３〜６の直鎖状、分岐状若しくは環式のアルコキシカルボニル基、炭素数５〜１０の芳香族アルコキシカルボニル基、ベンジルオキシカルボニル基、又は炭素数１〜６のアルキル基、炭素数５〜１０の芳香族基、若しくはベンジル基で水素原子が１〜２置換されたアミノカルボニル基を表す。＊印は不斉炭素を表す。］
【００１６】
【化４】
2005255795.tif 000005
［上記一般式（４）中、Ｘ１〜Ｘ８は各々独立して、メチレン基、酸素原子、カルボニル基、カルボニルオキシ基、カルボニルアミノ基、アミノカルボニル基、アミノカルボニルオキシ基又は単結合を表し、また、Ｒ１〜Ｒ８は各々独立して水素原子、メチル基、エチル基、炭素数３〜１０の直鎖状、分岐状若しくは環式のアルキル基、メトキシ基、エトキシ基、炭素数３〜１０の直鎖状、分岐状若しくは環式のアルコキシ基、炭素数５〜１０の芳香族基、又はベンジル基を表す。ただし、Ｒ１−Ｘ１、Ｒ２−Ｘ２、Ｒ３−Ｘ３、Ｒ４−Ｘ４、Ｒ５−Ｘ５、Ｒ６−Ｘ６、Ｒ７−Ｘ７、及びＲ８−Ｘ８が全て同じ置換基となることはない。＊印は不斉炭素を表す。］
（２）一般式（１）において、Ｘが炭素数４〜９の直鎖状のアルキレン基であることを特徴とする上記（１）に記載の光学活性ポリマレイミド誘導体。
【００１７】
（３）一般式（２）において、置換基Ｒ１〜Ｒ５が全て水素原子であり、かつ置換基Ｒ６がメチル基であることを特徴とする上記（１）又は（２）に記載の光学活性ポリマレイミド誘導体。
【００１８】
（４）一般式（３）において、置換基Ｒ１〜Ｒ１１が全て水素原子であり、かつ置換基Ｒ１２がメチル基であることを特徴とする上記（１）又は（２）に記載の光学活性ポリマレイミド誘導体。
【００１９】
（５）  一般式（４）において、Ｒ３−Ｘ３、Ｒ４−Ｘ４、Ｒ５−Ｘ５及びＲ６−Ｘ６が全て水素原子であり、Ｒ１−Ｘ１、Ｒ２−Ｘ２、Ｒ７−Ｘ７及びＲ８−Ｘ８が各々独立して水素原子又はベンジルオキシ基を表す（ただし、Ｒ１−Ｘ１、Ｒ２−Ｘ２、Ｒ７−Ｘ７、及びＲ８−Ｘ８が全て同じ置換基となることはない）ことを特徴とする上記（１）又は（２）に記載の光学活性ポリマレイミド誘導体。
【００２０】
（６）下記一般式（５）で示される構造単位と、下記一般式（２）で示される構造単位、下記一般式（３）で示される構造単位、及び下記一般式（４）で示される構造単位からなる群より選ばれる少なくとも１種の構造単位からなる、数平均分子量１００〜１００、０００の光学活性ポリマレイミド誘導体。
【００２１】
【化５】
2005255795.tif 000006
［上記一般式（５）中、Ｘは炭素数１〜１４の直鎖状のアルキレン基を表す。］
【００２２】
【化６】
2005255795.tif 000007
［上記一般式（２）中、置換基Ｒ１〜Ｒ５は各々独立して、水素原子、メチル基、エチル基、炭素数３〜１０の直鎖状、分岐状若しくは環式のアルキル基、メトキシ基、エトキシ基、炭素数３〜１０の直鎖状、分岐状若しくは環式のアルコキシ基、又は炭素数５〜１０の芳香族基を表し、置換基Ｒ６はメチル基、エチル基、炭素数３〜１０の直鎖状、分岐状若しくは環式のアルキル基、炭素数５〜１０の芳香族基、ベンジル基、メトキシカルボニル基、エトキシカルボニル基、炭素数３〜６の直鎖状、分岐状若しくは環式のアルコキシカルボニル基、炭素数５〜１０の芳香族アルコキシカルボニル基、ベンジルオキシカルボニル基、又は炭素数１〜６のアルキル基、炭素数５〜１０の芳香族基、若しくはベンジル基で水素原子が１〜２置換されたアミノカルボニル基を表す。＊印は不斉炭素を表す。］
【００２３】
【化７】
2005255795.tif 000008
［上記一般式（３）中、置換基Ｒ１〜Ｒ１１は各々独立して、水素原子、メチル基、エチル基、炭素数３〜１０の直鎖状、分岐状若しくは環式のアルキル基、メトキシ基、エトキシ基、炭素数３〜１０の直鎖状、分岐状若しくは環式のアルコキシ基、又は炭素数５〜１０の芳香族基を表し、置換基Ｒ１２はメチル基、エチル基、炭素数３〜１０の直鎖状、分岐状若しくは環式のアルキル基、炭素数５〜１０の芳香族基、ベンジル基、メトキシカルボニル基、エトキシカルボニル基、炭素数３〜６の直鎖状、分岐状若しくは環式のアルコキシカルボニル基、炭素数５〜１０の芳香族アルコキシカルボニル基、ベンジルオキシカルボニル基、又は炭素数１〜６のアルキル基、炭素数５〜１０の芳香族基、若しくはベンジル基で水素原子が１〜２置換されたアミノカルボニル基を表す。＊印は不斉炭素を表す。］
【００２４】
【化８】
2005255795.tif 000009
［上記一般式（４）中、Ｘ１〜Ｘ８は各々独立して、メチレン基、酸素原子、カルボニル基、カルボニルオキシ基、カルボニルアミノ基、アミノカルボニル基、アミノカルボニルオキシ基又は単結合を表し、また、Ｒ１〜Ｒ８は各々独立して水素原子、メチル基、エチル基、炭素数３〜１０の直鎖状、分岐状若しくは環式のアルキル基、メトキシ基、エトキシ基、炭素数３〜１０の直鎖状、分岐状若しくは環式のアルコキシ基、炭素数５〜１０の芳香族基、又はベンジル基を表す。ただし、Ｒ１−Ｘ１、Ｒ２−Ｘ２、Ｒ３−Ｘ３、Ｒ４−Ｘ４、Ｒ５−Ｘ５、Ｒ６−Ｘ６、Ｒ７−Ｘ７、及びＲ８−Ｘ８が全て同じ置換基となることはない。＊印は不斉炭素を表す。］
（７）一般式（５）において、Ｘが炭素数４〜９の直鎖状のアルキレン基であることを特徴とする上記（６）に記載の光学活性ポリマレイミド誘導体。
【００２５】
（８）一般式（２）において、置換基Ｒ１〜Ｒ５が全て水素原子であり、かつ置換基Ｒ６がメチル基であることを特徴とする上記（６）又は（７）に記載の光学活性ポリマレイミド誘導体。
【００２６】
（９）一般式（３）において、置換基Ｒ１〜Ｒ１１が全て水素原子であり、かつ置換基Ｒ１２がメチル基であることを特徴とする上記（６）又は（７）に記載の光学活性ポリマレイミド誘導体。
【００２７】
（１０）一般式（４）において、Ｒ３−Ｘ３、Ｒ４−Ｘ４、Ｒ５−Ｘ５及びＲ６−Ｘ６が全て水素原子であり、Ｒ１−Ｘ１、Ｒ２−Ｘ２、Ｒ７−Ｘ７及びＲ８−Ｘ８が各々独立して水素原子又はベンジルオキシ基を表す（ただし、Ｒ１−Ｘ１、Ｒ２−Ｘ２、Ｒ７−Ｘ７、及びＲ８−Ｘ８が全て同じ置換基となることはない）ことを特徴とする上記（６）又は（７）に記載の光学活性ポリマレイミド誘導体。
【００２８】
（１１）下記一般式（６）
【００２９】
【化９】
2005255795.tif 000010
［上記一般式（６）中、Ｘは炭素数１〜１４の直鎖状のアルキレン基を表す。］
で示されるマレイミド誘導体を、下記一般式（７）
【００３０】
【化１０】
2005255795.tif 000011
［上記一般式（７）中、置換基Ｒ１〜Ｒ５は各々独立して、水素原子、メチル基、エチル基、炭素数３〜１０の直鎖状、分岐状若しくは環式のアルキル基、メトキシ基、エトキシ基、炭素数３〜１０の直鎖状、分岐状若しくは環式のアルコキシ基、又は炭素数５〜１０の芳香族基を表し、置換基Ｒ６はメチル基、エチル基、炭素数３〜１０の直鎖状、分岐状若しくは環式のアルキル基、炭素数５〜１０の芳香族基、ベンジル基、メトキシカルボニル基、エトキシカルボニル基、炭素数３〜６の直鎖状、分岐状若しくは環式のアルコキシカルボニル基、炭素数５〜１０の芳香族アルコキシカルボニル基、ベンジルオキシカルボニル基、又は炭素数１〜６のアルキル基、炭素数５〜１０の芳香族基、若しくはベンジル基で水素原子が１〜２置換されたアミノカルボニル基を表す。＊印は不斉炭素を表す。］で示されるマレイミド誘導体、下記一般式（８）
【００３１】
【化１１】
2005255795.tif 000012
［上記一般式（４）中、置換基Ｒ１〜Ｒ１１は各々独立して、水素原子、メチル基、エチル基、炭素数３〜１０の直鎖状、分岐状若しくは環式のアルキル基、メトキシ基、エトキシ基、炭素数３〜１０の直鎖状、分岐状若しくは環式のアルコキシ基、又は炭素数５〜１０の芳香族基を表し、置換基Ｒ１２はメチル基、エチル基、炭素数３〜１０の直鎖状、分岐状若しくは環式のアルキル基、炭素数５〜１０の芳香族基、ベンジル基、メトキシカルボニル基、エトキシカルボニル基、炭素数３〜６の直鎖状、分岐状若しくは環式のアルコキシカルボニル基、炭素数５〜１０の芳香族アルコキシカルボニル基、ベンジルオキシカルボニル基、又は炭素数１〜６のアルキル基、炭素数５〜１０の芳香族基、若しくはベンジル基で水素原子が１〜２置換されたアミノカルボニル基を表す。＊印は不斉炭素を表す。］
で示されるマレイミド誘導体、及び下記一般式（９）
【００３２】
【化１２】
2005255795.tif 000013
［上記一般式（９）中、Ｘ１〜Ｘ８は各々独立して、メチレン基、酸素原子、カルボニル基、カルボニルオキシ基、カルボニルアミノ基、アミノカルボニル基、アミノカルボニルオキシ基又は単結合を表し、また、Ｒ１〜Ｒ８は各々独立して水素原子、メチル基、エチル基、炭素数３〜１０の直鎖状、分岐状若しくは環式のアルキル基、メトキシ基、エトキシ基、炭素数３〜１０の直鎖状、分岐状若しくは環式のアルコキシ基、炭素数５〜１０の芳香族基、又はベンジル基を表す。ただし、Ｒ１−Ｘ１、Ｒ２−Ｘ２、Ｒ３−Ｘ３、Ｒ４−Ｘ４、Ｒ５−Ｘ５、Ｒ６−Ｘ６、Ｒ７−Ｘ７、及びＲ８−Ｘ８が全て同じ置換基となることはない。＊印は不斉炭素を表す。］
で示されるマレイミド誘導体からなる群より選ばれる少なくとも１種と、不斉アニオン共重合することを特徴とする上記（１）乃至（５）のいずれかに記載の光学活性ポリマレイミド誘導体の製造方法。
斉炭素を表す。］
（１２）一般式（６）において、Ｘが炭素数４〜９の直鎖状のアルキレン基であることを特徴とする上記（１１）に記載の光学活性ポリマレイミド誘導体の製造方法。
【００３３】
（１３）一般式（７）において、置換基Ｒ１〜Ｒ５が全て水素原子であり、かつ置換基Ｒ６がメチル基であることを特徴とする上記（１１）又は（１２）に記載の光学活性ポリマレイミド誘導体の製造方法。
【００３４】
（１４）一般式（８）において、置換基Ｒ１〜Ｒ１１が全て水素原子であり、かつ置換基Ｒ１２がメチル基であることを特徴とする上記（１１）又は（１２）に記載の光学活性ポリマレイミド誘導体の製造方法。
【００３５】
（１５）一般式（９）において、Ｒ３−Ｘ３、Ｒ４−Ｘ４、Ｒ５−Ｘ５及びＲ６−Ｘ６が全て水素原子であり、Ｒ１−Ｘ１、Ｒ２−Ｘ２、Ｒ７−Ｘ７及びＲ８−Ｘ８が各々独立して水素原子又はベンジルオキシ基を表す（ただし、Ｒ１−Ｘ１、Ｒ２−Ｘ２、Ｒ７−Ｘ７、及びＲ８−Ｘ８が全て同じ置換基となることはない）ことを特徴とする上記（１１）又は（１２）に記載の光学活性ポリマレイミド誘導体の製造方法。
【００３６】
（１６）不斉アニオン重合を、下記式（１０）
【００３７】
【化１３】
2005255795.tif 000014
で示される（−）−スパルテイン、又は下記一般式（１１）
【００３８】
【化１４】
2005255795.tif 000015
［上記一般式（１１）中、Ｒはメチル基、エチル基、炭素数３〜８の直鎖状、分岐状若しくは環式の炭化水素基、炭素数６〜２０のアリール基、又は炭素数１〜８のアルキル基若しくは炭素数６〜２０のアリール基で置換された炭素数６〜２０のアルキル基を表し、Ｂは単結合又は炭素数１〜５のアルキレン基を表し、Ｃは炭素数１〜１０のアルキリデン基又はアリーレン基を表し、＊印は光学活性炭素を表す。］
で示されるビスオキサゾリン誘導体からなる群より選ばれる不斉配位子の存在下実施することを特徴とする上記（１１）乃至（１５）のいずれかに記載の光学活性ポリマレイミド誘導体の製造方法。
【００３９】
（１７）重合方法がランダム共重合又はブロック共重合であることを特徴とする上記（１１）乃至（１６）に記載の光学活性ポリマレイミド誘導体の製造方法。
【００４０】
（１８）  上記（１）乃至（５）のいずれかに記載の光学活性ポリマレイミド誘導体中の炭素−炭素二重結合をヒドロシリル化し、トリクロロシリル基を導入することを特徴とする上記（６）乃至（１０）のいずれかに記載の光学活性ポリマレイミド誘導体の製造方法。
【００４１】
（１９）上記（１）乃至（１０）のいずれかに記載の光学活性ポリマレイミド誘導体からなる分離剤。
【００４２】
（２０）上記（１）乃至（１０）のいずれかに記載の光学活性ポリマレイミド誘導体を担体に担持してなる分離剤。
【００４３】
（２１）上記（６）乃至（１０）のいずれかに記載の光学活性ポリマレイミド誘導体を多孔質担体に化学結合してなる分離剤。
【００４４】
（２２）上記（１９）乃至（２１）のいずれかに記載の分離剤をカラムに充填してなる充填カラム。
【００４５】
（２３）上記（１９）乃至（２１）のいずれかに記載の分離剤を使用することを特徴とする光学活性化合物の分離方法。
【００４６】
（２４）上記（２２）に記載の充填カラムを用い、高速液体クロマトグラフィーにより光学活性化合物を分離することを特徴とする光学活性化合物の分離方法。
【００４７】
本発明を以下詳細に説明する。
【００４８】
まず、本発明の、上記一般式（１）で示される構造単位を含む光学活性ポリマレイミド誘導体及びその製造方法について説明する。
【００４９】
本発明の、上記一般式（１）で示される構造単位を含む光学活性ポリマレイミド誘導体は、上記一般式（１）で示される構造単位と、上記一般式（２）で示される構造単位、上記一般式（３）で示される構造単位、及び上記一般式（４）で示される構造単位からなる群より選ばれる少なくとも一種からなる共重合体であって、その数平均分子量は１００〜１００，０００の範囲である。
【００５０】
本発明の、上記一般式（１）で示される構造単位を含む光学活性ポリマレイミド誘導体としては、その分子量及び旋光度を考慮すると、上記一般式（１）で示される構造単位においては、Ｘが炭素数４〜９の直鎖状のアルキレン基であることが好ましく、上記一般式（２）で示される構造単位においては、置換基Ｒ１〜Ｒ５が全て水素原子であり、かつ置換基Ｒ６がメチル基であることが好ましく、上記一般式（３）で示される構造単位においては、置換基Ｒ１〜Ｒ１１が全て水素原子であり、かつ置換基Ｒ１２がメチル基であることが好ましく、上記一般式（４）で示される構造単位においては、置換基Ｒ３−Ｘ３、Ｒ４−Ｘ４、Ｒ５−Ｘ５及びＲ６−Ｘ６が全て水素原子であり、Ｒ１−Ｘ１、Ｒ２−Ｘ２、Ｒ７−Ｘ７及びＲ８−Ｘ８が各々独立して水素原子又はベンジルオキシ基を表す（ただし、Ｒ１−Ｘ１、Ｒ２−Ｘ２、Ｒ７−Ｘ７、及びＲ８−Ｘ８が全て同じ置換基となることはない）ことが好ましく、置換基Ｘ１−Ｒ１〜Ｘ６−Ｒ６は全て水素原子であり、なお且つＸ７−Ｒ７、Ｘ８−Ｒ８のどちらか一方はベンジルオキシ基であり、残りは水素原子であることがさらに好ましい。
【００５１】
また、本発明の、上記一般式（１）で示される構造単位を含む光学活性ポリマレイミド誘導体中の上記一般式（１）で示される構造単位の含有量は、その分子量及び旋光度を考慮すると、通常０．００５〜９９．９９５モル％の範囲、好ましくは０．１〜５モル％の範囲である。
【００５２】
本発明の、上記一般式（１）で示される構造単位を含む光学活性ポリマレイミド誘導体の製造方法としては、特に限定するものではないが、例えば、上記一般式（６）で示されるマレイミド誘導体を、上記一般式（７）で示されるマレイミド誘導体、上記一般式（８）で示されるマレイミド誘導体、及び上記一般式（９）で示される光学活性マレイミド誘導体からなる群より選ばれる少なくとも１種と、不斉アニオン共重合することによる調製することができる。
【００５３】
本発明において、上記一般式（６）で示されるマレイミド誘導体としては、特に限定するものではないが、例えば、Ｎ−アリルマレイミド、Ｎ−（３−ブテニル）−１−マレイミド、Ｎ−（４−ペンテニル）−１−マレイミド、Ｎ−（５−ヘキセニル）−１−マレイミド、Ｎ−（６−ヘプテニル）−１−マレイミド、Ｎ−（７−オクテニル）−１−マレイミド、Ｎ−（８−ノネニル）−１−マレイミド、Ｎ−（９−デセニル）−１−マレイミド、Ｎ−（１０−ウンデセニル）−１−マレイミド、Ｎ−（１１−ドデセニル）−１−マレイミド、Ｎ−（１２−トリデセニル）−１−マレイミド、Ｎ−（１３−テトラデセニル）−１−マレイミド、Ｎ−（１４−ペンタデセニル）−１−マレイミド、Ｎ−（１５−ヘキサデセニル）−１−マレイミド等が挙げられる。
【００５４】
本発明において、上記一般式（７）で示されるマレイミド誘導体としては、特に限定するものではないが、例えば、置換基Ｒ１〜Ｒ５のうち、少なくとも一つの置換基がメチル基、エチル基、炭素数３〜１０の直鎖状、分岐状若しくは環式のアルキル基、メトキシ基、エトキシ基、又は炭素数３〜１０の直鎖状、分岐状若しくは環式のアルコキシ基であり、残りの置換基が全て水素原子であって、なお且つ置換基Ｒ６がメチル基である該光学活性マレイミド誘導体としては、具体的には、
（Ｓ）−（−）−１−（２−メチルフェニル）エチル−１−マレイミド、（Ｓ）−（−）−１−（３−メチルフェニル）エチル−１−マレイミド、（Ｓ）−（−）−１−（４−メチルフェニル）エチル−１−マレイミド、（Ｓ）−（−）−１−（２，４−ジメチルフェニル）エチル−１−マレイミド、（Ｓ）−（−）−１−（２，６−ジメチルフェニル）エチル−１−マレイミド、（Ｓ）−（−）−１−（３，４−ジメチルフェニル）エチル−１−マレイミド、（Ｓ）−（−）−１−（３，５−ジメチルフェニル）エチル−１−マレイミド、（Ｓ）−（−）−１−（２−エチルフェニル）エチル−１−マレイミド、（Ｓ）−（−）−１−（３−エチルフェニル）エチル−１−マレイミド、（Ｓ）−（−）−１−（４−エチルフェニル）エチル−１−マレイミド、（Ｓ）−（−）−１−（２，４−ジエチルフェニル）エチル−１−マレイミド、（Ｓ）−（−）−１−（２，６−ジエチルフェニル）エチル−１−マレイミド、（Ｓ）−（−）−１−（３，４−ジエチルフェニル）エチル−１−マレイミド、（Ｓ）−（−）−１−（３，５−ジエチルフェニル）エチル−１−マレイミド、（Ｓ）−（−）−１−（２−ｉ−プロピルフェニル）エチル−１−マレイミド、（Ｓ）−（−）−１−（３−ｉ−プロピルフェニル）エチル−１−マレイミド、（Ｓ）−（−）−１−（４−ｉ−プロピルフェニル）エチル−１−マレイミド、（Ｓ）−（−）−１−（２，４−ジ−ｉ−プロピルフェニル）エチル−１−マレイミド、（Ｓ）−（−）−１−（２，６−ジ−ｉ−プロピルフェニル）エチル−１−マレイミド、（Ｓ）−（−）−１−（３，４−ジ−ｉ−プロピルフェニル）エチル−１−マレイミド、（Ｓ）−（−）−１−（３，５−ジ−ｉ−プロピルフェニル）エチル−１−マレイミド、（Ｓ）−（−）−１−（２−メトキシフェニル）エチル−１−マレイミド、（Ｓ）−（−）−１−（３−メトキシフェニル）エチル−１−マレイミド、（Ｓ）−（−）−１−（４−メトキシフェニル）エチル−１−マレイミド、（Ｓ）−（−）−１−（２，４−ジメトキシフェニル）エチル−１−マレイミド、（Ｓ）−（−）−１−（２，６−ジメトキシフェニル）エチル−１−マレイミド、（Ｓ）−（−）−１−（３，４−ジメトキシフェニル）エチル−１−マレイミド、（Ｓ）−（−）−１−（３，５−ジメトキシフェニル）エチル−１−マレイミド、（Ｓ）−（−）−１−（２−エトキシフェニル）エチル−１−マレイミド、（Ｓ）−（−）−１−（３−エトキシフェニル）エチル−１−マレイミド、（Ｓ）−（−）−１−（４−エトキシフェニル）エチル−１−マレイミド、（Ｓ）−（−）−１−（２，４−ジエトキシフェニル）エチル−１−マレイミド、（Ｓ）−（−）−１−（２，６−ジエトキシフェニル）エチル−１−マレイミド、（Ｓ）−（−）−１−（３，４−ジエトキシフェニル）エチル−１−マレイミド、（Ｓ）−（−）−１−（３，５−ジエトキシフェニル）エチル−１−マレイミド等が例示される。
【００５５】
また、上記一般式（７）において、置換基Ｒ１〜Ｒ５のうち、少なくとも一つの置換基がメチル基、エチル基、炭素数３〜１０の直鎖状、分岐状若しくは環式のアルキル基、メトキシ基、エトキシ基、又は炭素数３〜１０の直鎖状、分岐状若しくは環式のアルコキシ基であり、残りの置換基が全て水素原子であって、なお且つ置換基Ｒ６がエチル基である該光学活性マレイミド誘導体としては、具体的には、（Ｓ）−（−）−１−（２−メチルフェニル）−ｎ−プロピル−１−マレイミド、（Ｓ）−（−）−１−（３−メチルフェニル）−ｎ−プロピル−１−マレイミド、（Ｓ）−（−）−１−（４−メチルフェニル）−ｎ−プロピル−１−マレイミド、（Ｓ）−（−）−１−（２，４−ジメチルフェニル）−ｎ−プロピル−１−マレイミド、（Ｓ）−（−）−１−（２，６−ジメチルフェニル）−ｎ−プロピル−１−マレイミド、（Ｓ）−（−）−１−（３，４−ジメチルフェニル）−ｎ−プロピル−１−マレイミド、（Ｓ）−（−）−１−（３，５−ジメチルフェニル）−ｎ−プロピル−１−マレイミド、（Ｓ）−（−）−１−（２−エチルフェニル）−ｎ−プロピル−１−マレイミド、（Ｓ）−（−）−１−（３−エチルフェニル）−ｎ−プロピル−１−マレイミド、（Ｓ）−（−）−１−（４−エチルフェニル）−ｎ−プロピル−１−マレイミド、（Ｓ）−（−）−１−（２，４−ジエチルフェニル）−ｎ−プロピル−１−マレイミド、（Ｓ）−（−）−１−（２，６−ジエチルフェニル）−ｎ−プロピル−１−マレイミド、（Ｓ）−（−）−１−（３，４−ジエチルフェニル）−ｎ−プロピル−１−マレイミド、（Ｓ）−（−）−１−（３，５−ジエチルフェニル）−ｎ−プロピル−１−マレイミド、（Ｓ）−（−）−１−（２−ｉ−プロピルフェニル）−ｎ−プロピル−１−マレイミド、（Ｓ）−（−）−１−（３−ｉ−プロピルフェニル）−ｎ−プロピル−１−マレイミド、（Ｓ）−（−）−１−（４−ｉ−プロピルフェニル）−ｎ−プロピル−１−マレイミド、（Ｓ）−（−）−１−（２，４−ジ−ｉ−プロピルフェニル）−ｎ−プロピル−１−マレイミド、（Ｓ）−（−）−１−（２，６−ジ−ｉ−プロピルフェニル）−ｎ−プロピル−１−マレイミド、（Ｓ）−（−）−１−（３，４−ジ−ｉ−プロピルフェニル）−ｎ−プロピル−１−マレイミド、（Ｓ）−（−）−１−（３，５−ジ−ｉ−プロピルフェニル）−ｎ−プロピル−１−マレイミド、（Ｓ）−（−）−１−（２−メトキシフェニル）−ｎ−プロピル−１−マレイミド、（Ｓ）−（−）−１−（３−メトキシフェニル）−ｎ−プロピル−１−マレイミド、（Ｓ）−（−）−１−（４−メトキシフェニル）−ｎ−プロピル−１−マレイミド、（Ｓ）−（−）−１−（２，４−ジメトキシフェニル）−ｎ−プロピル−１−マレイミド、（Ｓ）−（−）−１−（２，６−ジメトキシフェニル）−ｎ−プロピル−１−マレイミド、（Ｓ）−（−）−１−（３，４−ジメトキシフェニル）−ｎ−プロピル−１−マレイミド、（Ｓ）−（−）−１−（３，５−ジメトキシフェニル）−ｎ−プロピル−１−マレイミド、（Ｓ）−（−）−１−（２−エトキシフェニル）−ｎ−プロピル−１−マレイミド、（Ｓ）−（−）−１−（３−エトキシフェニル）−ｎ−プロピル−１−マレイミド、（Ｓ）−（−）−１−（４−エトキシフェニル）−ｎ−プロピル−１−マレイミド、（Ｓ）−（−）−１−（２，４−ジエトキシフェニル）−ｎ−プロピル−１−マレイミド、（Ｓ）−（−）−１−（２，６−ジエトキシフェニル）−ｎ−プロピル−１−マレイミド、（Ｓ）−（−）−１−（３，４−ジエトキシフェニル）−ｎ−プロピル−１−マレイミド、（Ｓ）−（−）−１−（３，５−ジエトキシフェニル）−ｎ−プロピル−１−マレイミド等が例示される。
【００５６】
また、上記一般式（７）において、置換基Ｒ１〜Ｒ５のうち、少なくとも一つの置換基がメチル基、エチル基、炭素数３〜１０の直鎖状、分岐状若しくは環式のアルキル基、メトキシ基、エトキシ基、又は炭素数３〜１０の直鎖状、分岐状若しくは環式のアルコキシ基であり、残りの置換基が全て水素原子であって、なお且つ置換基Ｒ６がメトキシ基である該光学活性マレイミド誘導体としては、具体的には、（Ｓ）−（−）−（２−メチルフェニル）メトキシメチルマレイミド、（Ｓ）−（−）−（３−メチルフェニル）メトキシメチルマレイミド、（Ｓ）−（−）−（４−メチルフェニル）メトキシメチルマレイミド、（Ｓ）−（−）−（２，４−ジメチルフェニル）メトキシメチルマレイミド、（Ｓ）−（−）−（２，６−ジメチルフェニル）メトキシメチルマレイミド、（Ｓ）−（−）−（３，４−ジメチルフェニル）メトキシメチルマレイミド、（Ｓ）−（−）−（３，５−ジメチルフェニル）メトキシメチルマレイミド、（Ｓ）−（−）−（２−エチルフェニル）メトキシメチルマレイミド、（Ｓ）−（−）−（３−エチルフェニル）メトキシメチルマレイミド、（Ｓ）−（−）−（４−エチルフェニル）メトキシメチルマレイミド、（Ｓ）−（−）−（２，４−ジエチルフェニル）メトキシメチルマレイミド、（Ｓ）−（−）−（２，６−ジエチルフェニル）メトキシメチルマレイミド、（Ｓ）−（−）−（３，４−ジエチルフェニル）メトキシメチルマレイミド、（Ｓ）−（−）−（３，５−ジエチルフェニル）メトキシメチルマレイミド、（Ｓ）−（−）−（２−ｉ−プロピルフェニル）メトキシメチルマレイミド、（Ｓ）−（−）−（３−ｉ−プロピルフェニル）メトキシメチルマレイミド、（Ｓ）−（−）−（４−ｉ−プロピルフェニル）メトキシメチルマレイミド、（Ｓ）−（−）−（２，４−ジ−ｉ−プロピルフェニル）メトキシメチルマレイミド、（Ｓ）−（−）−（２，６−ジ−ｉ−プロピルフェニル）メトキシメチルマレイミド、（Ｓ）−（−）−（３，４−ジ−ｉ−プロピルフェニル）メトキシメチルマレイミド、（Ｓ）−（−）−（３，５−ジ−ｉ−プロピルフェニル）メトキシメチルマレイミド、（Ｓ）−（−）−（２−メトキシフェニル）メトキシメチルマレイミド、（Ｓ）−（−）−（３−メトキシフェニル）メトキシメチルマレイミド、（Ｓ）−（−）−（４−メトキシフェニル）メトキシメチルマレイミド、（Ｓ）−（−）−（２，４−ジメトキシフェニル）メトキシメチルマレイミド、（Ｓ）−（−）−（２，６−ジメトキシフェニル）メトキシメチルマレイミド、（Ｓ）−（−）−（３，４−ジメトキシフェニル）メトキシメチルマレイミド、（Ｓ）−（−）−（３，５−ジメトキシフェニル）メトキシメチルマレイミド、（Ｓ）−（−）−（２−エトキシフェニル）メトキシメチルマレイミド、（Ｓ）−（−）−（３−エトキシフェニル）メトキシメチルマレイミド、（Ｓ）−（−）−（４−エトキシフェニル）メトキシメチルマレイミド、（Ｓ）−（−）−（２，４−ジエトキシフェニル）メトキシメチルマレイミド、（Ｓ）−（−）−（２，６−ジエトキシフェニル）メトキシメチルマレイミド、（Ｓ）−（−）−（３，４−ジエトキシフェニル）メトキシメチルマレイミド、（Ｓ）−（−）−（３，５−ジエトキシフェニル）メトキシメチルマレイミド等が例示される。
【００５７】
さらに、上記一般式（７）において、置換基Ｒ１〜Ｒ５のうち、少なくとも一つの置換基がメチル基、エチル基、炭素数３〜１０の直鎖状、分岐状若しくは環式のアルキル基、メトキシ基、エトキシ基、又は炭素数３〜１０の直鎖状、分岐状若しくは環式のアルコキシ基であり、残りの置換基が全て水素原子であって、なお且つ置換基Ｒ６がメトキシカルボニル基である該光学活性マレイミド誘導体としては、具体的には、（Ｓ）−（−）−（２−メチルフェニル）メトキシカルボニルメチルマレイミド、（Ｓ）−（−）−（３−メチルフェニル）メトキシカルボニルメチルマレイミド、（Ｓ）−（−）−（４−メチルフェニル）メトキシカルボニルメチルマレイミド、（Ｓ）−（−）−（２，４−ジメチルフェニル）メトキシカルボニルメチルマレイミド、（Ｓ）−（−）−（２，６−ジメチルフェニル）メトキシカルボニルメチルマレイミド、（Ｓ）−（−）−（３，４−ジメチルフェニル）メトキシカルボニルメチルマレイミド、（Ｓ）−（−）−（３，５−ジメチルフェニル）メトキシカルボニルメチルマレイミド、（Ｓ）−（−）−（２−エチルフェニル）メトキシカルボニルメチルマレイミド、（Ｓ）−（−）−（３−エチルフェニル）メトキシカルボニルメチルマレイミド、（Ｓ）−（−）−（４−エチルフェニル）メトキシカルボニルメチルマレイミド、（Ｓ）−（−）−（２，４−ジエチルフェニル）メトキシカルボニルメチルマレイミド、（Ｓ）−（−）−（２，６−ジエチルフェニル）メトキシカルボニルメチルマレイミド、（Ｓ）−（−）−（３，４−ジエチルフェニル）メトキシカルボニルメチルマレイミド、（Ｓ）−（−）−（３，５−ジエチルフェニル）メトキシカルボニルメチルマレイミド、（Ｓ）−（−）−（２−ｉ−プロピルフェニル）メトキシカルボニルメチルマレイミド、（Ｓ）−（−）−（３−ｉ−プロピルフェニル）メトキシカルボニルメチルマレイミド、（Ｓ）−（−）−（４−ｉ−プロピルフェニル）メトキシカルボニルメチルマレイミド、（Ｓ）−（−）−（２，４−ジ−ｉ−プロピルフェニル）メトキシカルボニルメチルマレイミド、（Ｓ）−（−）−（２，６−ジ−ｉ−プロピルフェニル）メトキシカルボニルメチルマレイミド、（Ｓ）−（−）−（３，４−ジ−ｉ−プロピルフェニル）メトキシカルボニルメチルマレイミド、（Ｓ）−（−）−（３，５−ジ−ｉ−プロピルフェニル）メトキシカルボニルメチルマレイミド、（Ｓ）−（−）−（２−メトキシフェニル）メトキシカルボニルメチルマレイミド、（Ｓ）−（−）−（３−メトキシフェニル）メトキシカルボニルメチルマレイミド、（Ｓ）−（−）−（４−メトキシフェニル）メトキシカルボニルメチルマレイミド、（Ｓ）−（−）−（２，４−ジメトキシフェニル）メトキシカルボニルメチルマレイミド、（Ｓ）−（−）−（２，６−ジメトキシフェニル）メトキシカルボニルメチルマレイミド、（Ｓ）−（−）−（３，４−ジメトキシフェニル）メトキシカルボニルメチルマレイミド、（Ｓ）−（−）−（３，５−ジメトキシフェニル）メトキシカルボニルメチルマレイミド、（Ｓ）−（−）−（２−エトキシフェニル）メトキシカルボニルメチルマレイミド、（Ｓ）−（−）−（３−エトキシフェニル）メトキシカルボニルメチルマレイミド、（Ｓ）−（−）−（４−エトキシフェニル）メトキシカルボニルメチルマレイミド、（Ｓ）−（−）−（２，４−ジエトキシフェニル）メトキシカルボニルメチルマレイミド、（Ｓ）−（−）−（２，６−ジエトキシフェニル）メトキシカルボニルメチルマレイミド、（Ｓ）−（−）−（３，４−ジエトキシフェニル）メトキシカルボニルメチルマレイミド、（Ｓ）−（−）−（３，５−ジエトキシフェニル）メトキシカルボニルメチルマレイミド等が例示される。
【００５８】
本発明の製造方法において、上記一般式（８）で示されるマレイミド誘導体としては、特に限定するものではないが、例えば、置換基Ｒ１〜Ｒ５のうち、少なくとも一つの置換基がメチル基、エチル基、炭素数３〜１０の直鎖状、分岐状若しくは環式のアルキル基、メトキシ基、エトキシ基、又は炭素数３〜１０の直鎖状、分岐状若しくは環式のアルコキシ基であり、残りの置換基が全て水素原子であって、なお且つ置換基Ｒ６がメチル基である該光学活性マレイミド誘導体としては、具体的には、（Ｓ）−（−）−１−（２−メチルシクロヘキシル）エチル−１−マレイミド、（Ｓ）−（−）−１−（３−メチルシクロヘキシル）エチル−１−マレイミド、（Ｓ）−（−）−１−（４−メチルシクロヘキシル）エチル−１−マレイミド、（Ｓ）−（−）−１−（２，４−ジメチルシクロヘキシル）エチル−１−マレイミド、（Ｓ）−（−）−１−（２，６−ジメチルシクロヘキシル）エチル−１−マレイミド、（Ｓ）−（−）−１−（３，４−ジメチルシクロヘキシル）エチル−１−マレイミド、（Ｓ）−（−）−１−（３，５−ジメチルシクロヘキシル）エチル−１−マレイミド、（Ｓ）−（−）−１−（２−エチルシクロヘキシル）エチル−１−マレイミド、（Ｓ）−（−）−１−（３−エチルシクロヘキシル）エチル−１−マレイミド、（Ｓ）−（−）−１−（４−エチルシクロヘキシル）エチル−１−マレイミド、（Ｓ）−（−）−１−（２，４−ジエチルシクロヘキシル）エチル−１−マレイミド、（Ｓ）−（−）−１−（２，６−ジエチルシクロヘキシル）エチル−１−マレイミド、（Ｓ）−（−）−１−（３，４−ジエチルシクロヘキシル）エチル−１−マレイミド、（Ｓ）−（−）−１−（３，５−ジエチルシクロヘキシル）エチル−１−マレイミド、（Ｓ）−（−）−１−（２−ｉ−プロピルシクロヘキシル）エチル−１−マレイミド、（Ｓ）−（−）−１−（３−ｉ−プロピルシクロヘキシル）エチル−１−マレイミド、（Ｓ）−（−）−１−（４−ｉ−プロピルシクロヘキシル）エチル−１−マレイミド、（Ｓ）−（−）−１−（２，４−ジ−ｉ−プロピルシクロヘキシル）エチル−１−マレイミド、（Ｓ）−（−）−１−（２，６−ジ−ｉ−プロピルシクロヘキシル）エチル−１−マレイミド、（Ｓ）−（−）−１−（３，４−ジ−ｉ−プロピルシクロヘキシル）エチル−１−マレイミド、（Ｓ）−（−）−１−（３，５−ジ−ｉ−プロピルシクロヘキシル）エチル−１−マレイミド、（Ｓ）−（−）−１−（２−メトキシシクロヘキシル）エチル−１−マレイミド、（Ｓ）−（−）−１−（３−メトキシシクロヘキシル）エチル−１−マレイミド、（Ｓ）−（−）−１−（４−メトキシシクロヘキシル）エチル−１−マレイミド、（Ｓ）−（−）−１−（２，４−ジメトキシシクロヘキシル）エチル−１−マレイミド、（Ｓ）−（−）−１−（２，６−ジメトキシシクロヘキシル）エチル−１−マレイミド、（Ｓ）−（−）−１−（３，４−ジメトキシシクロヘキシル）エチル−１−マレイミド、（Ｓ）−（−）−１−（３，５−ジメトキシシクロヘキシル）エチル−１−マレイミド、（Ｓ）−（−）−１−（２−エトキシシクロヘキシル）エチル−１−マレイミド、（Ｓ）−（−）−１−（３−エトキシシクロヘキシル）エチル−１−マレイミド、（Ｓ）−（−）−１−（４−エトキシシクロヘキシル）エチル−１−マレイミド、（Ｓ）−（−）−１−（２，４−ジエトキシシクロヘキシル）エチル−１−マレイミド、（Ｓ）−（−）−１−（２，６−ジエトキシシクロヘキシル）エチル−１−マレイミド、（Ｓ）−（−）−１−（３，４−ジエトキシシクロヘキシル）エチル−１−マレイミド、（Ｓ）−（−）−１−（３，５−ジエトキシシクロヘキシル）エチル−１−マレイミド等が例示される。
【００５９】
また、一般式（８）において、置換基Ｒ１〜Ｒ５のうち、少なくとも一つの置換基がメチル基、エチル基、炭素数３〜１０の直鎖状、分岐状若しくは環式のアルキル基、メトキシ基、エトキシ基、又は炭素数３〜１０の直鎖状、分岐状若しくは環式のアルコキシ基であり、残りの置換基が全て水素原子であって、なお且つ置換基Ｒ６がエチル基である該光学活性マレイミド誘導体としては、具体的には、（Ｓ）−（−）−１−（２−メチルシクロヘキシル）−ｎ−プロピル−１−マレイミド、（Ｓ）−（−）−１−（３−メチルシクロヘキシル）−ｎ−プロピル−１−マレイミド、（Ｓ）−（−）−１−（４−メチルシクロヘキシル）−ｎ−プロピル−１−マレイミド、（Ｓ）−（−）−１−（２，４−ジメチルシクロヘキシル）−ｎ−プロピル−１−マレイミド、（Ｓ）−（−）−１−（２，６−ジメチルシクロヘキシル）−ｎ−プロピル−１−マレイミド、（Ｓ）−（−）−１−（３，４−ジメチルシクロヘキシル）−ｎ−プロピル−１−マレイミド、（Ｓ）−（−）−１−（３，５−ジメチルシクロヘキシル）−ｎ−プロピル−１−マレイミド、（Ｓ）−（−）−１−（２−エチルシクロヘキシル）−ｎ−プロピル−１−マレイミド、（Ｓ）−（−）−１−（３−エチルシクロヘキシル）−ｎ−プロピル−１−マレイミド、（Ｓ）−（−）−１−（４−エチルシクロヘキシル）−ｎ−プロピル−１−マレイミド、（Ｓ）−（−）−１−（２，４−ジエチルシクロヘキシル）−ｎ−プロピル−１−マレイミド、（Ｓ）−（−）−１−（２，６−ジエチルシクロヘキシル）−ｎ−プロピル−１−マレイミド、（Ｓ）−（−）−１−（３，４−ジエチルシクロヘキシル）−ｎ−プロピル−１−マレイミド、（Ｓ）−（−）−１−（３，５−ジエチルシクロヘキシル）−ｎ−プロピル−１−マレイミド、（Ｓ）−（−）−１−（２−ｉ−プロピルシクロヘキシル）−ｎ−プロピル−１−マレイミド、（Ｓ）−（−）−１−（３−ｉ−プロピルシクロヘキシル）−ｎ−プロピル−１−マレイミド、（Ｓ）−（−）−１−（４−ｉ−プロピルシクロヘキシル）−ｎ−プロピル−１−マレイミド、（Ｓ）−（−）−１−（２，４−ジ−ｉ−プロピルシクロヘキシル）−ｎ−プロピル−１−マレイミド、（Ｓ）−（−）−１−（２，６−ジ−ｉ−プロピルシクロヘキシル）−ｎ−プロピル−１−マレイミド、（Ｓ）−（−）−１−（３，４−ジ−ｉ−プロピルシクロヘキシル）−ｎ−プロピル−１−マレイミド、（Ｓ）−（−）−１−（３，５−ジ−ｉ−プロピルシクロヘキシル）−ｎ−プロピル−１−マレイミド、（Ｓ）−（−）−１−（２−メトキシシクロヘキシル）−ｎ−プロピル−１−マレイミド、（Ｓ）−（−）−１−（３−メトキシシクロヘキシル）−ｎ−プロピル−１−マレイミド、（Ｓ）−（−）−１−（４−メトキシシクロヘキシル）−ｎ−プロピル−１−マレイミド、（Ｓ）−（−）−１−（２，４−ジメトキシシクロヘキシル）−ｎ−プロピル−１−マレイミド、（Ｓ）−（−）−１−（２，６−ジメトキシシクロヘキシル）−ｎ−プロピル−１−マレイミド、（Ｓ）−（−）−１−（３，４−ジメトキシシクロヘキシル）−ｎ−プロピル−１−マレイミド、（Ｓ）−（−）−１−（３，５−ジメトキシシクロヘキシル）−ｎ−プロピル−１−マレイミド、（Ｓ）−（−）−１−（２−エトキシシクロヘキシル）−ｎ−プロピル−１−マレイミド、（Ｓ）−（−）−１−（３−エトキシシクロヘキシル）−ｎ−プロピル−１−マレイミド、（Ｓ）−（−）−１−（４−エトキシシクロヘキシル）−ｎ−プロピル−１−マレイミド、（Ｓ）−（−）−１−（２，４−ジエトキシシクロヘキシル）−ｎ−プロピル−１−マレイミド、（Ｓ）−（−）−１−（２，６−ジエトキシシクロヘキシル）−ｎ−プロピル−１−マレイミド、（Ｓ）−（−）−１−（３，４−ジエトキシシクロヘキシル）−ｎ−プロピル−１−マレイミド、（Ｓ）−（−）−１−（３，５−ジエトキシシクロヘキシル）−ｎ−プロピル−１−マレイミド等が例示される。
【００６０】
また、一般式（８）において、置換基Ｒ１〜Ｒ５のうち、少なくとも一つの置換基がメチル基、エチル基、炭素数３〜１０の直鎖状、分岐状若しくは環式のアルキル基、メトキシ基、エトキシ基、又は炭素数３〜１０の直鎖状、分岐状若しくは環式のアルコキシ基であり、残りの置換基が全て水素原子であって、なお且つ置換基Ｒ６がメトキシ基である該光学活性マレイミド誘導体としては、具体的には、（Ｓ）−（−）−（２−メチルシクロヘキシル）メトキシメチルマレイミド、（Ｓ）−（−）−（３−メチルシクロヘキシル）メトキシメチルマレイミド、（Ｓ）−（−）−（４−メチルシクロヘキシル）メトキシメチルマレイミド、（Ｓ）−（−）−（２，４−ジメチルシクロヘキシル）メトキシメチルマレイミド、（Ｓ）−（−）−（２，６−ジメチルシクロヘキシル）メトキシメチルマレイミド、（Ｓ）−（−）−（３，４−ジメチルシクロヘキシル）メトキシメチルマレイミド、（Ｓ）−（−）−（３，５−ジメチルシクロヘキシル）メトキシメチルマレイミド、（Ｓ）−（−）−（２−エチルシクロヘキシル）メトキシメチルマレイミド、（Ｓ）−（−）−（３−エチルシクロヘキシル）メトキシメチルマレイミド、（Ｓ）−（−）−（４−エチルシクロヘキシル）メトキシメチルマレイミド、（Ｓ）−（−）−（２，４−ジエチルシクロヘキシル）メトキシメチルマレイミド、（Ｓ）−（−）−（２，６−ジエチルシクロヘキシル）メトキシメチルマレイミド、（Ｓ）−（−）−（３，４−ジエチルシクロヘキシル）メトキシメチルマレイミド、（Ｓ）−（−）−（３，５−ジエチルシクロヘキシル）メトキシメチルマレイミド、（Ｓ）−（−）−（２−ｉ−プロピルシクロヘキシル）メトキシメチルマレイミド、（Ｓ）−（−）−（３−ｉ−プロピルシクロヘキシル）メトキシメチルマレイミド、（Ｓ）−（−）−（４−ｉ−プロピルシクロヘキシル）メトキシメチルマレイミド、（Ｓ）−（−）−（２，４−ジ−ｉ−プロピルシクロヘキシル）メトキシメチルマレイミド、（Ｓ）−（−）−（２，６−ジ−ｉ−プロピルシクロヘキシル）メトキシメチルマレイミド、（Ｓ）−（−）−（３，４−ジ−ｉ−プロピルシクロヘキシル）メトキシメチルマレイミド、（Ｓ）−（−）−（３，５−ジ−ｉ−プロピルシクロヘキシル）メトキシメチルマレイミド、（Ｓ）−（−）−（２−メトキシシクロヘキシル）メトキシメチルマレイミド、（Ｓ）−（−）−（３−メトキシシクロヘキシル）メトキシメチルマレイミド、（Ｓ）−（−）−（４−メトキシシクロヘキシル）メトキシメチルマレイミド、（Ｓ）−（−）−（２，４−ジメトキシシクロヘキシル）メトキシメチルマレイミド、（Ｓ）−（−）−（２，６−ジメトキシシクロヘキシル）メトキシメチルマレイミド、（Ｓ）−（−）−（３，４−ジメトキシシクロヘキシル）メトキシメチルマレイミド、（Ｓ）−（−）−（３，５−ジメトキシシクロヘキシル）メトキシメチルマレイミド、（Ｓ）−（−）−（２−エトキシシクロヘキシル）メトキシメチルマレイミド、（Ｓ）−（−）−（３−エトキシシクロヘキシル）メトキシメチルマレイミド、（Ｓ）−（−）−（４−エトキシシクロヘキシル）メトキシメチルマレイミド、（Ｓ）−（−）−（２，４−ジエトキシシクロヘキシル）メトキシメチルマレイミド、（Ｓ）−（−）−（２，６−ジエトキシシクロヘキシル）メトキシメチルマレイミド、（Ｓ）−（−）−（３，４−ジエトキシシクロヘキシル）メトキシメチルマレイミド、（Ｓ）−（−）−（３，５−ジエトキシシクロヘキシル）メトキシメチルマレイミド等が例示される。
【００６１】
さらに、一般式（８）において、置換基Ｒ１〜Ｒ５のうち、少なくとも一つの置換基がメチル基、エチル基、炭素数３〜１０の直鎖状、分岐状若しくは環式のアルキル基、メトキシ基、エトキシ基、又は炭素数３〜１０の直鎖状、分岐状若しくは環式のアルコキシ基であり、残りの置換基が全て水素原子であって、なお且つ置換基Ｒ６がメトキシカルボニル基である該光学活性マレイミド誘導体としては、具体的には、（Ｓ）−（−）−（２−メチルシクロヘキシル）メトキシカルボニルメチルマレイミド、（Ｓ）−（−）−（３−メチルシクロヘキシル）メトキシカルボニルメチルマレイミド、（Ｓ）−（−）−（４−メチルシクロヘキシル）メトキシカルボニルメチルマレイミド、（Ｓ）−（−）−（２，４−ジメチルシクロヘキシル）メトキシカルボニルメチルマレイミド、（Ｓ）−（−）−（２，６−ジメチルシクロヘキシル）メトキシカルボニルメチルマレイミド、（Ｓ）−（−）−（３，４−ジメチルシクロヘキシル）メトキシカルボニルメチルマレイミド、（Ｓ）−（−）−（３，５−ジメチルシクロヘキシル）メトキシカルボニルメチルマレイミド、（Ｓ）−（−）−（２−エチルシクロヘキシル）メトキシカルボニルメチルマレイミド、（Ｓ）−（−）−（３−エチルシクロヘキシル）メトキシカルボニルメチルマレイミド、（Ｓ）−（−）−（４−エチルシクロヘキシル）メトキシカルボニルメチルマレイミド、（Ｓ）−（−）−（２，４−ジエチルシクロヘキシル）メトキシカルボニルメチルマレイミド、（Ｓ）−（−）−（２，６−ジエチルシクロヘキシル）メトキシカルボニルメチルマレイミド、（Ｓ）−（−）−（３，４−ジエチルシクロヘキシル）メトキシカルボニルメチルマレイミド、（Ｓ）−（−）−（３，５−ジエチルシクロヘキシル）メトキシカルボニルメチルマレイミド、（Ｓ）−（−）−（２−ｉ−プロピルシクロヘキシル）メトキシカルボニルメチルマレイミド、（Ｓ）−（−）−（３−ｉ−プロピルシクロヘキシル）メトキシカルボニルメチルマレイミド、（Ｓ）−（−）−（４−ｉ−プロピルシクロヘキシル）メトキシカルボニルメチルマレイミド、（Ｓ）−（−）−（２，４−ジ−ｉ−プロピルシクロヘキシル）メトキシカルボニルメチルマレイミド、（Ｓ）−（−）−（２，６−ジ−ｉ−プロピルシクロヘキシル）メトキシカルボニルメチルマレイミド、（Ｓ）−（−）−（３，４−ジ−ｉ−プロピルシクロヘキシル）メトキシカルボニルメチルマレイミド、（Ｓ）−（−）−（３，５−ジ−ｉ−プロピルシクロヘキシル）メトキシカルボニルメチルマレイミド、（Ｓ）−（−）−（２−メトキシシクロヘキシル）メトキシカルボニルメチルマレイミド、（Ｓ）−（−）−（３−メトキシシクロヘキシル）メトキシカルボニルメチルマレイミド、（Ｓ）−（−）−（４−メトキシシクロヘキシル）メトキシカルボニルメチルマレイミド、（Ｓ）−（−）−（２，４−ジメトキシシクロヘキシル）メトキシカルボニルメチルマレイミド、（Ｓ）−（−）−（２，６−ジメトキシシクロヘキシル）メトキシカルボニルメチルマレイミド、（Ｓ）−（−）−（３，４−ジメトキシシクロヘキシル）メトキシカルボニルメチルマレイミド、（Ｓ）−（−）−（３，５−ジメトキシシクロヘキシル）メトキシカルボニルメチルマレイミド、（Ｓ）−（−）−（２−エトキシシクロヘキシル）メトキシカルボニルメチルマレイミド、（Ｓ）−（−）−（３−エトキシシクロヘキシル）メトキシカルボニルメチルマレイミド、（Ｓ）−（−）−（４−エトキシシクロヘキシル）メトキシカルボニルメチルマレイミド、（Ｓ）−（−）−（２，４−ジエトキシシクロヘキシル）メトキシカルボニルメチルマレイミド、（Ｓ）−（−）−（２，６−ジエトキシシクロヘキシル）メトキシカルボニルメチルマレイミド、（Ｓ）−（−）−（３，４−ジエトキシシクロヘキシル）メトキシカルボニルメチルマレイミド、（Ｓ）−（−）−（３，５−ジエトキシシクロヘキシル）メトキシカルボニルメチルマレイミド等が例示される。
【００６２】
本発明の製造方法において、上記一般式（９）で示されるマレイミド誘導体としては、特に限定するものではないが、例えば、置換基Ｘ１−Ｒ１、Ｘ２−Ｒ２、Ｘ７−Ｒ７、Ｘ８−Ｒ８のうち、いずれか一つの置換基が、Ｘｎ（ここで、ｎは１、２、７又は８を表す。）において、メチレン基、酸素原子、カルボニル基、カルボニルオキシ基、カルボニルアミノ基、アミノカルボニル基、アミノカルボニルオキシ基又は単結合を表し、Ｒｎ（ここで、ｎは１、２、７又は８を表す。）において、水素原子、メチル基、エチル基、炭素数３〜１０の直鎖状、分岐状若しくは環式のアルキル基、メトキシ基、エトキシ基、炭素数３〜１０の直鎖状、分岐状若しくは環式のアルコキシ基、炭素数５〜１０の芳香族基、又はベンジル基で表され、残りの置換基が全て水素原子である該光学活性マレイミド誘導体としては、具体的には、Ｎ−［（１Ｓ，２Ｓ）−２−メチルシクロペンチル］マレイミド、Ｎ−［（１Ｓ，２Ｓ）−２−エチルシクロペンチル］マレイミド、Ｎ−［（１Ｓ，２Ｓ）−２−ｉ−プロピルシクロペンチル］マレイミド、Ｎ−［（１Ｓ，２Ｓ）−２−ｎ−ブチルシクロペンチル］マレイミド、Ｎ−［（１Ｓ，２Ｓ）−２−フェニルシクロペンチル］マレイミド、Ｎ−［（１Ｓ，２Ｓ）−２−ベンジルシクロペンチル］マレイミド、Ｎ−［（１Ｓ，２Ｓ）−２−メトキシシクロペンチル］マレイミド、Ｎ−［（１Ｓ，２Ｓ）−２−エトキシシクロペンチル］マレイミド、Ｎ−［（１Ｓ，２Ｓ）−２−ｉ−プロポキシシクロペンチル］マレイミド、Ｎ−［（１Ｓ，２Ｓ）−２−フェノキシシクロペンチル］マレイミド、Ｎ−［（１Ｓ，２Ｓ）−２−ベンジルオキシシクロペンチル］マレイミド、Ｎ−［（１Ｓ，２Ｓ）−２−アセチルシクロペンチル］マレイミド、Ｎ−［（１Ｓ，２Ｓ）−２−プロピオニルシクロペンチル］マレイミド、Ｎ−［（１Ｓ，２Ｓ）−２−ｉ−ブチリルシクロペンチル］マレイミド、Ｎ−［（１Ｓ，２Ｓ）−２−ベンゾイルシクロペンチル］マレイミド、Ｎ−［（１Ｓ，２Ｓ）−２−フェニルアセチルシクロペンチル］マレイミド、Ｎ−［（１Ｓ，２Ｓ）−２−アセトキシシクロペンチル］マレイミド、Ｎ−［（１Ｓ，２Ｓ）−２−プロピオニルオキシシクロペンチル］マレイミド、Ｎ−［（１Ｓ，２Ｓ）−２−ｉ−ブチリルオキシシクロペンチル］マレイミド、Ｎ−［（１Ｓ，２Ｓ）−２−ベンゾイルオキシシクロペンチル］マレイミド、Ｎ−［（１Ｓ，２Ｓ）−２−フェニルアセトキシシクロペンチル］マレイミド、Ｎ−［（１Ｓ，２Ｓ）−２−メトキシカルボニルシクロペンチル］マレイミド、Ｎ−［（１Ｓ，２Ｓ）−２−エトキシカルボニルシクロペンチル］マレイミド、Ｎ−［（１Ｓ，２Ｓ）−２−ｉ−プロポキシカルボニルシクロペンチル］マレイミド、Ｎ−［（１Ｓ，２Ｓ）−２−フェノキシカルボニルシクロペンチル］マレイミド、Ｎ−［（１Ｓ，２Ｓ）−２−ベンジルオキシカルボニルシクロペンチル］マレイミド、Ｎ−［（１Ｓ，２Ｓ）−２−Ｎ−アセチルアミノシクロペンチル］マレイミド、Ｎ−［（１Ｓ，２Ｓ）−２−Ｎ−プロピオニルアミノシクロペンチル］マレイミド、Ｎ−［（１Ｓ，２Ｓ）−２−Ｎ−ｉ−ブチリルアミノシクロペンチル］マレイミド、Ｎ−［（１Ｓ，２Ｓ）−２−Ｎ−ベンゾイルアミノシクロペンチル］マレイミド、Ｎ−［（１Ｓ，２Ｓ）−２−Ｎ−フェニルアセチルアミノシクロペンチル］マレイミド、Ｎ−［（１Ｓ，２Ｓ）−２−Ｎ−メチルカルバモイルシクロペンチル］マレイミド、Ｎ−［（１Ｓ，２Ｓ）−２−Ｎ−エチルカルバモイルシクロペンチル］マレイミド、Ｎ−［（１Ｓ，２Ｓ）−２−Ｎ−ｉ−プロピルカルバモイルシクロペンチル］マレイミド、Ｎ−［（１Ｓ，２Ｓ）−２−Ｎ−フェニルカルバモイルシクロペンチル］マレイミド、Ｎ−［（１Ｓ，２Ｓ）−２−Ｎ−ベンジルカルバモイルシクロペンチル］マレイミド、Ｎ−［（１Ｓ，２Ｓ）−２−Ｎ−メチルカルバモイルオキシシクロペンチル］マレイミド、Ｎ−［（１Ｓ，２Ｓ）−２−Ｎ−エチルカルバモイルオキシシクロペンチル］マレイミド、Ｎ−［（１Ｓ，２Ｓ）−２−Ｎ−ｉ−プロピルカルバモイルオキシシクロペンチル］マレイミド、Ｎ−［（１Ｓ，２Ｓ）−２−Ｎ−フェニルカルバモイルオキシシクロペンチル］マレイミド、Ｎ−［（１Ｓ，２Ｓ）−２−Ｎ−ベンジルカルバモイルオキシシクロペンチル］マレイミド等が例示される。
【００６３】
本発明において、上記一般式（７）〜一般式（９）で示される光学活性マレイミド誘導体には、上記したこれら（Ｓ）体のみならず、これらの鏡像体異性体も含まれる。
【００６４】
本発明において、得られる光学活性ポリマレイミド誘導体の分子量及び旋光度を考慮すると、上記一般式（６）で示される光学活性マレイミド誘導体においては、Ｘが炭素数４〜９の直鎖状のアルキレン基であることが好ましく、上記一般式（７）で示される光学活性マレイミド誘導体においては、置換基Ｒ１〜Ｒ５が全て水素原子であり、かつ置換基Ｒ６がメチル基であることが好ましく、上記一般式（８）で示される光学活性マレイミド誘導体においては、置換基Ｒ１〜Ｒ１１が全て水素原子であり、かつ置換基Ｒ１２がメチル基であることが好ましく、上記一般式（９）で示される光学活性マレイミド誘導体においては、置換基Ｒ３−Ｘ３、Ｒ４−Ｘ４、Ｒ５−Ｘ５及びＲ６−Ｘ６が全て水素原子であり、Ｒ１−Ｘ１、Ｒ２−Ｘ２、Ｒ７−Ｘ７及びＲ８−Ｘ８が各々独立して水素原子又はベンジルオキシ基を表す（ただし、Ｒ１−Ｘ１、Ｒ２−Ｘ２、Ｒ７−Ｘ７、及びＲ８−Ｘ８が全て同じ置換基となることはない）ことが好ましく、置換基Ｘ１−Ｒ１〜Ｘ６−Ｒ６は全て水素原子であり、なお且つＸ７−Ｒ７、Ｘ８−Ｒ８のどちらか一方はベンジルオキシ基であり、残りは水素原子であることがさらに好ましい。
【００６５】
本発明において、不斉アニオン共重合を行う際、上記したそれぞれのモノマーのうち、上記一般式（６）で示されるマレイミド誘導体の割合は、通常０．００５〜９９．９９５モル％の範囲であればよく、特に限定するものではないが、好ましくは０．１〜５モル％の範囲で行うことで、より高分子量の共重合ポリマーを得ることができる。
【００６６】
本発明において、不斉アニオン重合を行う際、その方法としては、特に限定するものではないが、例えば、原料である反応活性部位をもつ上記一般式（６）で示されるマレイミド誘導体及び任意の光学活性マレイミド誘導体を同時に溶剤に溶解させた後、不斉配位子及びアニオン重合触媒をこれに添加し反応させるランダム共重合法、又は、上記一般式（６）で示されるマレイミド誘導体若しくは任意の光学活性マレイミド誘導体のどちらか一方の原料のみを溶剤に溶解させた後、不斉配位子及びアニオン重合触媒を添加し重合させ、残りの原料をこれに添加し反応させるブロック共重合法がある。いずれの手法によっても共重合体を得ることができるが、より高い分子量をもつ光学活性ポリマーを得るためには、ブロック共重合法の方が好ましい。
【００６７】
本発明において、アニオン重合触媒としては、特に限定するものではないが、例えば、ｎ−ブチルリチウム、フルオレニルリチウム、ジエチル亜鉛、ジメチル亜鉛等の有機金属触媒が挙げられ、それらの使用量としては、反応に具する原料光学活性マレイミド誘導体に対して、通常０．１〜３０モル％の範囲で使用し、好ましくは２〜１０モル％の範囲内で使用する。
【００６８】
本発明において、不斉アニオン重合に用いる不斉配位子としては、特に限定するものではないが、上記式（１０）で示される（−）−スパルテイン（以下、Ｓｐと略す）、又は上記一般式（１１）で示されるビスオキサゾリン誘導体が好ましい。
【００６９】
本発明において、上記一般式（１１）で示されるビスオキサゾリン誘導体としては、特に限定するものではないが、具体的には、（４Ｓ）−２，２’−（１−エチルプロピリデン）ビス［４−（１−フェニルエチル）−４，５−ジハイドロオキサゾール］、（４Ｓ）−２，２’−（１−エチルプロピリデン）ビス［４−（１−（１−ナフチル）エチル）−４，５−ジハイドロオキサゾール］、（４Ｓ）−２，２’−（１−メチルエチリデン）ビス［４−（１−フェニルエチル）−４，５−ジハイドロオキサゾール］、（４Ｓ）−２，２’−（シクロプロピリデン）ビス［４−（１−フェニルエチル）−４，５−ジハイドロオキサゾール］、（４Ｓ）−２，２’−（１，３−フェニル）ビス［４−（１−フェニルエチル）−４，５−ジハイドロオキサゾール、（４Ｓ）−２，２’−（２，６−ピリジル）ビス［４−（１−フェニルエチル）−４，５−ジハイドロオキサゾール等が挙げられる。
【００７０】
本発明において、不斉アニオン重合に使用する前記不斉配位子の量としては、反応に使用するアニオン重合触媒に対して、理論的には等モル量の使用で良く、特に限定するものではないが、安定した反応を行うためには、１．０２〜１．５倍モル量使用することが好ましい。
【００７１】
本発明において、不斉アニオン重合に適用可能な溶剤としては、反応に不活性なものであればあらゆるものが使用可能であり、特に限定するものではないが、具体的には、ジエチルエーテル、ジ−ｎ−プロピルエーテル、ジ−ｉ−プロピルエーテル、ジ−ｎ−ブチルエーテル、ジ−ｔ−ブチルエーテル、テトラヒドロフラン（以下、ＴＨＦと略す）等のエーテル系溶剤、ベンゼン、トルエン、キシレン、エチルベンゼン、メシチレン等の芳香族炭化水素系溶剤等が挙げられる。
【００７２】
本発明において、不斉アニオン重合に適用可能な溶剤の使用量としては、特に限定するものではないが、反応に使用する光学活性マレイミド誘導体に対して、重量で、通常２〜１００倍程度使用する。
【００７３】
本発明において、不斉アニオン重合の反応温度は、反応条件により異なるため、特に限定するものではないが、通常−７８℃〜１００℃の範囲で実施可能であり、好ましくは−２０℃〜１０℃の範囲である。
【００７４】
本発明において、不斉アニオン重合の反応時間は、基質の種類、触媒種及び反応温度の違いにより異なるため、特に限定するものではないが、通常１時間〜１０００時間の範囲内で反応は完結する。
【００７５】
本発明においては、反応終了後、反応液を、生成物の溶解度が低い溶剤に滴下晶析させることにより、本発明の、上記一般式（１）で示される構造単位を含む光学活性ポリマレイミド誘導体を粉末として取り上げることができる。生成物の溶解度が低い溶剤としては、例えば、ヘキサン、へプタン、メタノール、エタノール、イソプロパノール等が挙げられる。また、生成物の純度を向上させるために、さらにＴＨＦやトルエン等の溶剤に再溶解させ、前記生成物の溶解度が低い溶剤に再度投入し、再晶析を行っても良い。
【００７６】
本発明において、上記一般式（１）で示される構造単位及び上記一般式（２）で示される構造単位を含む光学活性ポリマレイミド誘導体としては、特に限定するものではないが、例えば、一般式（１）においてＸが炭素数４〜９の直鎖状のアルキレン基であって、且つ一般式（２）において、置換基Ｒ１〜Ｒ５のうち、少なくとも一つの置換基がメチル基、エチル基、炭素数３〜１０の直鎖状、分岐状若しくは環式のアルキル基、メトキシ基、エトキシ基、又は炭素数３〜１０の直鎖状、分岐状若しくは環式のアルコキシ基であり、残りの置換基が全て水素原子であって、なお且つ置換基Ｒ６がメチル基である該光学活性ポリマレイミド誘導体としては、具体的には、
｛［Ｎ−（５−ヘキセニル）−１−マレイミド］−［（Ｓ）−（−）−１−（２−メチルフェニル）エチル−１−マレイミド］｝共重合体、｛［Ｎ−（５−ヘキセニル）−１−マレイミド］−［（Ｓ）−（−）−１−（３−メチルフェニル）エチル−１−マレイミド］｝共重合体、｛［Ｎ−（５−ヘキセニル）−１−マレイミド］−［（Ｓ）−（−）−１−（４−メチルフェニル）エチル−１−マレイミド］｝共重合体、｛［Ｎ−（５−ヘキセニル）−１−マレイミド］−［（Ｓ）−（−）−１−（２，４−ジメチルフェニル）エチル−１−マレイミド］｝共重合体、｛［Ｎ−（５−ヘキセニル）−１−マレイミド］−［（Ｓ）−（−）−１−（２，６−ジメチルフェニル）エチル−１−マレイミド］｝共重合体、｛［Ｎ−（５−ヘキセニル）−１−マレイミド］−［（Ｓ）−（−）−１−（３，４−ジメチルフェニル）エチル−１−マレイミド］｝共重合体、｛［Ｎ−（５−ヘキセニル）−１−マレイミド］−［（Ｓ）−（−）−１−（３，５−ジメチルフェニル）エチル−１−マレイミド］｝共重合体、｛［Ｎ−（５−ヘキセニル）−１−マレイミド］−［（Ｓ）−（−）−１−（２−エチルフェニル）エチル−１−マレイミド］｝共重合体、｛［Ｎ−（５−ヘキセニル）−１−マレイミド］−［（Ｓ）−（−）−１−（３−エチルフェニル）エチル−１−マレイミド］｝共重合体、｛［Ｎ−（５−ヘキセニル）−１−マレイミド］−［（Ｓ）−（−）−１−（４−エチルフェニル）エチル−１−マレイミド］｝共重合体、｛［Ｎ−（５−ヘキセニル）−１−マレイミド］−［（Ｓ）−（−）−１−（２，４−ジエチルフェニル）エチル−１−マレイミド］｝共重合体、｛［Ｎ−（５−ヘキセニル）−１−マレイミド］−［（Ｓ）−（−）−１−（２，６−ジエチルフェニル）エチル−１−マレイミド］｝共重合体、｛［Ｎ−（５−ヘキセニル）−１−マレイミド］−［（Ｓ）−（−）−１−（３，４−ジエチルフェニル）エチル−１−マレイミド］｝共重合体、｛［Ｎ−（５−ヘキセニル）−１−マレイミド］−［（Ｓ）−（−）−１−（３，５−ジエチルフェニル）エチル−１−マレイミド］｝共重合体、｛［Ｎ−（５−ヘキセニル）−１−マレイミド］−［（Ｓ）−（−）−１−（２−ｉ−プロピルフェニル）エチル−１−マレイミド］｝共重合体、｛［Ｎ−（５−ヘキセニル）−１−マレイミド］−［（Ｓ）−（−）−１−（３−ｉ−プロピルフェニル）エチル−１−マレイミド］｝共重合体、｛［Ｎ−（５−ヘキセニル）−１−マレイミド］−［（Ｓ）−（−）−１−（４−ｉ−プロピルフェニル）エチル−１−マレイミド］｝共重合体、｛［Ｎ−（５−ヘキセニル）−１−マレイミド］−［（Ｓ）−（−）−１−（２，４−ジ−ｉ−プロピルフェニル）エチル−１−マレイミド］｝共重合体、｛［Ｎ−（５−ヘキセニル）−１−マレイミド］−［（Ｓ）−（−）−１−（２，６−ジ−ｉ−プロピルフェニル）エチル−１−マレイミド］｝共重合体、｛［Ｎ−（５−ヘキセニル）−１−マレイミド］−［（Ｓ）−（−）−１−（３，４−ジ−ｉ−プロピルフェニル）エチル−１−マレイミド］｝共重合体、｛［Ｎ−（５−ヘキセニル）−１−マレイミド］−［（Ｓ）−（−）−１−（３，５−ジ−ｉ−プロピルフェニル）エチル−１−マレイミド］｝共重合体、｛［Ｎ−（５−ヘキセニル）−１−マレイミド］−［（Ｓ）−（−）−１−（２−メトキシフェニル）エチル−１−マレイミド］｝共重合体、｛［Ｎ−（５−ヘキセニル）−１−マレイミド］−［（Ｓ）−（−）−１−（３−メトキシフェニル）エチル−１−マレイミド］｝共重合体、｛［Ｎ−（５−ヘキセニル）−１−マレイミド］−［（Ｓ）−（−）−１−（４−メトキシフェニル）エチル−１−マレイミド］｝共重合体、｛［Ｎ−（５−ヘキセニル）−１−マレイミド］−［（Ｓ）−（−）−１−（２，４−ジメトキシフェニル）エチル−１−マレイミド］｝共重合体、｛［Ｎ−（５−ヘキセニル）−１−マレイミド］−［（Ｓ）−（−）−１−（２，６−ジメトキシフェニル）エチル−１−マレイミド］｝共重合体、｛［Ｎ−（５−ヘキセニル）−１−マレイミド］−［（Ｓ）−（−）−１−（３，４−ジメトキシフェニル）エチル−１−マレイミド］｝共重合体、｛［Ｎ−（５−ヘキセニル）−１−マレイミド］−［（Ｓ）−（−）−１−（３，５−ジメトキシフェニル）エチル−１−マレイミド］｝共重合体、｛［Ｎ−（５−ヘキセニル）−１−マレイミド］−［（Ｓ）−（−）−１−（２−エトキシフェニル）エチル−１−マレイミド］｝共重合体、｛［Ｎ−（５−ヘキセニル）−１−マレイミド］−［（Ｓ）−（−）−１−（３−エトキシフェニル）エチル−１−マレイミド］｝共重合体、｛［Ｎ−（５−ヘキセニル）−１−マレイミド］−［（Ｓ）−（−）−１−（４−エトキシフェニル）エチル−１−マレイミド］｝共重合体、｛［Ｎ−（５−ヘキセニル）−１−マレイミド］−［（Ｓ）−（−）−１−（２，４−ジエトキシフェニル）エチル−１−マレイミド］｝共重合体、｛［Ｎ−（５−ヘキセニル）−１−マレイミド］−［（Ｓ）−（−）−１−（２，６−ジエトキシフェニル）エチル−１−マレイミド］｝共重合体、｛［Ｎ−（５−ヘキセニル）−１−マレイミド］−［（Ｓ）−（−）−１−（３，４−ジエトキシフェニル）エチル−１−マレイミド］｝共重合体、｛［Ｎ−（５−ヘキセニル）−１−マレイミド］−［（Ｓ）−（−）−１−（３，５−ジエトキシフェニル）エチル−１−マレイミド］｝共重合体等が例示される。
【００７７】
さらには、｛［Ｎ−（１０−ウンデセニル）−１−マレイミド］−［（Ｓ）−（−）−１−（２−メチルフェニル）エチル−１−マレイミド］｝共重合体、｛［Ｎ−（１０−ウンデセニル）−１−マレイミド］−［（Ｓ）−（−）−１−（３−メチルフェニル）エチル−１−マレイミド］｝共重合体、｛［Ｎ−（１０−ウンデセニル）−１−マレイミド］−［（Ｓ）−（−）−１−（４−メチルフェニル）エチル−１−マレイミド］｝共重合体、｛［Ｎ−（１０−ウンデセニル）−１−マレイミド］−［（Ｓ）−（−）−１−（２，４−ジメチルフェニル）エチル−１−マレイミド］｝共重合体、｛［Ｎ−（１０−ウンデセニル）−１−マレイミド］−［（Ｓ）−（−）−１−（２，６−ジメチルフェニル）エチル−１−マレイミド］｝共重合体、｛［Ｎ−（１０−ウンデセニル）−１−マレイミド］−［（Ｓ）−（−）−１−（３，４−ジメチルフェニル）エチル−１−マレイミド］｝共重合体、｛［Ｎ−（１０−ウンデセニル）−１−マレイミド］−［（Ｓ）−（−）−１−（３，５−ジメチルフェニル）エチル−１−マレイミド］｝共重合体、｛［Ｎ−（１０−ウンデセニル）−１−マレイミド］−［（Ｓ）−（−）−１−（２−エチルフェニル）エチル−１−マレイミド］｝共重合体、｛［Ｎ−（１０−ウンデセニル）−１−マレイミド］−［（Ｓ）−（−）−１−（３−エチルフェニル）エチル−１−マレイミド］｝共重合体、｛［Ｎ−（１０−ウンデセニル）−１−マレイミド］−［（Ｓ）−（−）−１−（４−エチルフェニル）エチル−１−マレイミド］｝共重合体、｛［Ｎ−（１０−ウンデセニル）−１−マレイミド］−［（Ｓ）−（−）−１−（２，４−ジエチルフェニル）エチル−１−マレイミド］｝共重合体、｛［Ｎ−（１０−ウンデセニル）−１−マレイミド］−［（Ｓ）−（−）−１−（２，６−ジエチルフェニル）エチル−１−マレイミド］｝共重合体、｛［Ｎ−（１０−ウンデセニル）−１−マレイミド］−［（Ｓ）−（−）−１−（３，４−ジエチルフェニル）エチル−１−マレイミド］｝共重合体、｛［Ｎ−（１０−ウンデセニル）−１−マレイミド］−［（Ｓ）−（−）−１−（３，５−ジエチルフェニル）エチル−１−マレイミド］｝共重合体、｛［Ｎ−（１０−ウンデセニル）−１−マレイミド］−［（Ｓ）−（−）−１−（２−ｉ−プロピルフェニル）エチル−１−マレイミド］｝共重合体、｛［Ｎ−（１０−ウンデセニル）−１−マレイミド］−［（Ｓ）−（−）−１−（３−ｉ−プロピルフェニル）エチル−１−マレイミド］｝共重合体、｛［Ｎ−（１０−ウンデセニル）−１−マレイミド］−［（Ｓ）−（−）−１−（４−ｉ−プロピルフェニル）エチル−１−マレイミド］｝共重合体、｛［Ｎ−（１０−ウンデセニル）−１−マレイミド］−［（Ｓ）−（−）−１−（２，４−ジ−ｉ−プロピルフェニル）エチル−１−マレイミド］｝共重合体、｛［Ｎ−（１０−ウンデセニル）−１−マレイミド］−［（Ｓ）−（−）−１−（２，６−ジ−ｉ−プロピルフェニル）エチル−１−マレイミド］｝共重合体、｛［Ｎ−（１０−ウンデセニル）−１−マレイミド］−［（Ｓ）−（−）−１−（３，４−ジ−ｉ−プロピルフェニル）エチル−１−マレイミド］｝共重合体、｛［Ｎ−（１０−ウンデセニル）−１−マレイミド］−［（Ｓ）−（−）−１−（３，５−ジ−ｉ−プロピルフェニル）エチル−１−マレイミド］｝共重合体、｛［Ｎ−（１０−ウンデセニル）−１−マレイミド］−［（Ｓ）−（−）−１−（２−メトキシフェニル）エチル−１−マレイミド］｝共重合体、｛［Ｎ−（１０−ウンデセニル）−１−マレイミド］−［（Ｓ）−（−）−１−（３−メトキシフェニル）エチル−１−マレイミド］｝共重合体、｛［Ｎ−（１０−ウンデセニル）−１−マレイミド］−［（Ｓ）−（−）−１−（４−メトキシフェニル）エチル−１−マレイミド］｝共重合体、｛［Ｎ−（１０−ウンデセニル）−１−マレイミド］−［（Ｓ）−（−）−１−（２，４−ジメトキシフェニル）エチル−１−マレイミド］｝共重合体、｛［Ｎ−（１０−ウンデセニル）−１−マレイミド］−［（Ｓ）−（−）−１−（２，６−ジメトキシフェニル）エチル−１−マレイミド］｝共重合体、｛［Ｎ−（１０−ウンデセニル）−１−マレイミド］−［（Ｓ）−（−）−１−（３，４−ジメトキシフェニル）エチル−１−マレイミド］｝共重合体、｛［Ｎ−（１０−ウンデセニル）−１−マレイミド］−［（Ｓ）−（−）−１−（３，５−ジメトキシフェニル）エチル−１−マレイミド］｝共重合体、｛［Ｎ−（１０−ウンデセニル）−１−マレイミド］−［（Ｓ）−（−）−１−（２−エトキシフェニル）エチル−１−マレイミド］｝共重合体、｛［Ｎ−（１０−ウンデセニル）−１−マレイミド］−［（Ｓ）−（−）−１−（３−エトキシフェニル）エチル−１−マレイミド］｝共重合体、｛［Ｎ−（１０−ウンデセニル）−１−マレイミド］−［（Ｓ）−（−）−１−（４−エトキシフェニル）エチル−１−マレイミド］｝共重合体、｛［Ｎ−（１０−ウンデセニル）−１−マレイミド］−［（Ｓ）−（−）−１−（２，４−ジエトキシフェニル）エチル−１−マレイミド］｝共重合体、｛［Ｎ−（１０−ウンデセニル）−１−マレイミド］−［（Ｓ）−（−）−１−（２，６−ジエトキシフェニル）エチル−１−マレイミド］｝共重合体、｛［Ｎ−（１０−ウンデセニル）−１−マレイミド］−［（Ｓ）−（−）−１−（３，４−ジエトキシフェニル）エチル−１−マレイミド］｝共重合体、｛［Ｎ−（１０−ウンデセニル）−１−マレイミド］−［（Ｓ）−（−）−１−（３，５−ジエトキシフェニル）エチル−１−マレイミド］｝共重合体等が例示される。
【００７８】
また、上記一般式（１）においてＸが炭素数４〜９の直鎖状のアルキレン基であって、且つ上記一般式（２）において、置換基Ｒ１〜Ｒ５のうち、少なくとも一つの置換基がメチル基、エチル基、炭素数３〜１０の直鎖状、分岐状若しくは環式のアルキル基、メトキシ基、エトキシ基、又は炭素数３〜１０の直鎖状、分岐状若しくは環式のアルコキシ基であり、残りの置換基が全て水素原子であって、なお且つ置換基Ｒ６がエチル基である該光学活性ポリマレイミド誘導体としては、具体的には、
｛［Ｎ−（５−ヘキセニル）−１−マレイミド］−［（Ｓ）−（−）−１−（２−メチルフェニル）−ｎ−プロピル−１−マレイミド］｝共重合体、｛［Ｎ−（５−ヘキセニル）−１−マレイミド］−［（Ｓ）−（−）−１−（３−メチルフェニル）−ｎ−プロピル−１−マレイミド］｝共重合体、｛［Ｎ−（５−ヘキセニル）−１−マレイミド］−［（Ｓ）−（−）−１−（４−メチルフェニル）−ｎ−プロピル−１−マレイミド］｝共重合体、｛［Ｎ−（５−ヘキセニル）−１−マレイミド］−［（Ｓ）−（−）−１−（２，４−ジメチルフェニル）−ｎ−プロピル−１−マレイミド］｝共重合体、｛［Ｎ−（５−ヘキセニル）−１−マレイミド］−［（Ｓ）−（−）−１−（２，６−ジメチルフェニル）−ｎ−プロピル−１−マレイミド］｝共重合体、｛［Ｎ−（５−ヘキセニル）−１−マレイミド］−［（Ｓ）−（−）−１−（３，４−ジメチルフェニル）−ｎ−プロピル−１−マレイミド］｝共重合体、｛［Ｎ−（５−ヘキセニル）−１−マレイミド］−［（Ｓ）−（−）−１−（３，５−ジメチルフェニル）−ｎ−プロピル−１−マレイミド］｝共重合体、｛［Ｎ−（５−ヘキセニル）−１−マレイミド］−［（Ｓ）−（−）−１−（２−エチルフェニル）−ｎ−プロピル−１−マレイミド］｝共重合体、｛［Ｎ−（５−ヘキセニル）−１−マレイミド］−［（Ｓ）−（−）−１−（３−エチルフェニル）−ｎ−プロピル−１−マレイミド］｝共重合体、｛［Ｎ−（５−ヘキセニル）−１−マレイミド］−［（Ｓ）−（−）−１−（４−エチルフェニル）−ｎ−プロピル−１−マレイミド］｝共重合体、｛［Ｎ−（５−ヘキセニル）−１−マレイミド］−［（Ｓ）−（−）−１−（２，４−ジエチルフェニル）−ｎ−プロピル−１−マレイミド］｝共重合体、｛［Ｎ−（５−ヘキセニル）−１−マレイミド］−［（Ｓ）−（−）−１−（２，６−ジエチルフェニル）−ｎ−プロピル−１−マレイミド］｝共重合体、｛［Ｎ−（５−ヘキセニル）−１−マレイミド］−［（Ｓ）−（−）−１−（３，４−ジエチルフェニル）−ｎ−プロピル−１−マレイミド］｝共重合体、｛［Ｎ−（５−ヘキセニル）−１−マレイミド］−［（Ｓ）−（−）−１−（３，５−ジエチルフェニル）−ｎ−プロピル−１−マレイミド］｝共重合体、｛［Ｎ−（５−ヘキセニル）−１−マレイミド］−［（Ｓ）−（−）−１−（２−ｉ−プロピルフェニル）−ｎ−プロピル−１−マレイミド］｝共重合体、｛［Ｎ−（５−ヘキセニル）−１−マレイミド］−［（Ｓ）−（−）−１−（３−ｉ−プロピルフェニル）−ｎ−プロピル−１−マレイミド］｝共重合体、｛［Ｎ−（５−ヘキセニル）−１−マレイミド］−［（Ｓ）−（−）−１−（４−ｉ−プロピルフェニル）−ｎ−プロピル−１−マレイミド］｝共重合体、｛［Ｎ−（５−ヘキセニル）−１−マレイミド］−［（Ｓ）−（−）−１−（２，４−ジ−ｉ−プロピルフェニル）−ｎ−プロピル−１−マレイミド］｝共重合体、｛［Ｎ−（５−ヘキセニル）−１−マレイミド］−［（Ｓ）−（−）−１−（２，６−ジ−ｉ−プロピルフェニル）−ｎ−プロピル−１−マレイミド］｝共重合体、｛［Ｎ−（５−ヘキセニル）−１−マレイミド］−［（Ｓ）−（−）−１−（３，４−ジ−ｉ−プロピルフェニル）−ｎ−プロピル−１−マレイミド］｝共重合体、｛［Ｎ−（５−ヘキセニル）−１−マレイミド］−［（Ｓ）−（−）−１−（３，５−ジ−ｉ−プロピルフェニル）−ｎ−プロピル−１−マレイミド］｝共重合体、｛［Ｎ−（５−ヘキセニル）−１−マレイミド］−［（Ｓ）−（−）−１−（２−メトキシフェニル）−ｎ−プロピル−１−マレイミド］｝共重合体、｛［Ｎ−（５−ヘキセニル）−１−マレイミド］−［（Ｓ）−（−）−１−（３−メトキシフェニル）−ｎ−プロピル−１−マレイミド］｝共重合体、｛［Ｎ−（５−ヘキセニル）−１−マレイミド］−［（Ｓ）−（−）−１−（４−メトキシフェニル）−ｎ−プロピル−１−マレイミド］｝共重合体、｛［Ｎ−（５−ヘキセニル）−１−マレイミド］−［（Ｓ）−（−）−１−（２，４−ジメトキシフェニル）−ｎ−プロピル−１−マレイミド］｝共重合体、｛［Ｎ−（５−ヘキセニル）−１−マレイミド］−［（Ｓ）−（−）−１−（２，６−ジメトキシフェニル）−ｎ−プロピル−１−マレイミド］｝共重合体、｛［Ｎ−（５−ヘキセニル）−１−マレイミド］−［（Ｓ）−（−）−１−（３，４−ジメトキシフェニル）−ｎ−プロピル−１−マレイミド］｝共重合体、｛［Ｎ−（５−ヘキセニル）−１−マレイミド］−［（Ｓ）−（−）−１−（３，５−ジメトキシフェニル）−ｎ−プロピル−１−マレイミド］｝共重合体、｛［Ｎ−（５−ヘキセニル）−１−マレイミド］−［（Ｓ）−（−）−１−（２−エトキシフェニル）−ｎ−プロピル−１−マレイミド］｝共重合体、｛［Ｎ−（５−ヘキセニル）−１−マレイミド］−［（Ｓ）−（−）−１−（３−エトキシフェニル）−ｎ−プロピル−１−マレイミド］｝共重合体、｛［Ｎ−（５−ヘキセニル）−１−マレイミド］−［（Ｓ）−（−）−１−（４−エトキシフェニル）−ｎ−プロピル−１−マレイミド］｝共重合体、｛［Ｎ−（５−ヘキセニル）−１−マレイミド］−［（Ｓ）−（−）−１−（２，４−ジエトキシフェニル）−ｎ−プロピル−１−マレイミド］｝共重合体、｛［Ｎ−（５−ヘキセニル）−１−マレイミド］−［（Ｓ）−（−）−１−（２，６−ジエトキシフェニル）−ｎ−プロピル−１−マレイミド］｝共重合体、｛［Ｎ−（５−ヘキセニル）−１−マレイミド］−［（Ｓ）−（−）−１−（３，４−ジエトキシフェニル）−ｎ−プロピル−１−マレイミド］｝共重合体、｛［Ｎ−（５−ヘキセニル）−１−マレイミド］−［（Ｓ）−（−）−１−（３，５−ジエトキシフェニル）−ｎ−プロピル−１−マレイミド］｝共重合体等が例示される。
【００７９】
さらには、｛［Ｎ−（１０−ウンデセニル）−１−マレイミド］−［（Ｓ）−（−）−１−（２−メチルフェニル）−ｎ−プロピル−１−マレイミド］｝共重合体、｛［Ｎ−（１０−ウンデセニル）−１−マレイミド］−［（Ｓ）−（−）−１−（３−メチルフェニル）−ｎ−プロピル−１−マレイミド］｝共重合体、｛［Ｎ−（１０−ウンデセニル）−１−マレイミド］−［（Ｓ）−（−）−１−（４−メチルフェニル）−ｎ−プロピル−１−マレイミド］｝共重合体、｛［Ｎ−（１０−ウンデセニル）−１−マレイミド］−［（Ｓ）−（−）−１−（２，４−ジメチルフェニル）−ｎ−プロピル−１−マレイミド］｝共重合体、｛［Ｎ−（１０−ウンデセニル）−１−マレイミド］−［（Ｓ）−（−）−１−（２，６−ジメチルフェニル）−ｎ−プロピル−１−マレイミド］｝共重合体、｛［Ｎ−（１０−ウンデセニル）−１−マレイミド］−［（Ｓ）−（−）−１−（３，４−ジメチルフェニル）−ｎ−プロピル−１−マレイミド］｝共重合体、｛［Ｎ−（１０−ウンデセニル）−１−マレイミド］−［（Ｓ）−（−）−１−（３，５−ジメチルフェニル）−ｎ−プロピル−１−マレイミド］｝共重合体、｛［Ｎ−（１０−ウンデセニル）−１−マレイミド］−［（Ｓ）−（−）−１−（２−エチルフェニル）−ｎ−プロピル−１−マレイミド］｝共重合体、｛［Ｎ−（１０−ウンデセニル）−１−マレイミド］−［（Ｓ）−（−）−１−（３−エチルフェニル）−ｎ−プロピル−１−マレイミド］｝共重合体、｛［Ｎ−（１０−ウンデセニル）−１−マレイミド］−［（Ｓ）−（−）−１−（４−エチルフェニル）−ｎ−プロピル−１−マレイミド］｝共重合体、｛［Ｎ−（１０−ウンデセニル）−１−マレイミド］−［（Ｓ）−（−）−１−（２，４−ジエチルフェニル）−ｎ−プロピル−１−マレイミド］｝共重合体、｛［Ｎ−（１０−ウンデセニル）−１−マレイミド］−［（Ｓ）−（−）−１−（２，６−ジエチルフェニル）−ｎ−プロピル−１−マレイミド］｝共重合体、｛［Ｎ−（１０−ウンデセニル）−１−マレイミド］−［（Ｓ）−（−）−１−（３，４−ジエチルフェニル）−ｎ−プロピル−１−マレイミド］｝共重合体、｛［Ｎ−（１０−ウンデセニル）−１−マレイミド］−［（Ｓ）−（−）−１−（３，５−ジエチルフェニル）−ｎ−プロピル−１−マレイミド］｝共重合体、｛［Ｎ−（１０−ウンデセニル）−１−マレイミド］−［（Ｓ）−（−）−１−（２−ｉ−プロピルフェニル）−ｎ−プロピル−１−マレイミド］｝共重合体、｛［Ｎ−（１０−ウンデセニル）−１−マレイミド］−［（Ｓ）−（−）−１−（３−ｉ−プロピルフェニル）−ｎ−プロピル−１−マレイミド］｝共重合体、｛［Ｎ−（１０−ウンデセニル）−１−マレイミド］−［（Ｓ）−（−）−１−（４−ｉ−プロピルフェニル）−ｎ−プロピル−１−マレイミド］｝共重合体、｛［Ｎ−（１０−ウンデセニル）−１−マレイミド］−［（Ｓ）−（−）−１−（２，４−ジ−ｉ−プロピルフェニル）−ｎ−プロピル−１−マレイミド］｝共重合体、｛［Ｎ−（１０−ウンデセニル）−１−マレイミド］−［（Ｓ）−（−）−１−（２，６−ジ−ｉ−プロピルフェニル）−ｎ−プロピル−１−マレイミド］｝共重合体、｛［Ｎ−（１０−ウンデセニル）−１−マレイミド］−［（Ｓ）−（−）−１−（３，４−ジ−ｉ−プロピルフェニル）−ｎ−プロピル−１−マレイミド］｝共重合体、｛［Ｎ−（１０−ウンデセニル）−１−マレイミド］−［（Ｓ）−（−）−１−（３，５−ジ−ｉ−プロピルフェニル）−ｎ−プロピル−１−マレイミド］｝共重合体、｛［Ｎ−（１０−ウンデセニル）−１−マレイミド］−［（Ｓ）−（−）−１−（２−メトキシフェニル）−ｎ−プロピル−１−マレイミド］｝共重合体、｛［Ｎ−（１０−ウンデセニル）−１−マレイミド］−［（Ｓ）−（−）−１−（３−メトキシフェニル）−ｎ−プロピル−１−マレイミド］｝共重合体、｛［Ｎ−（１０−ウンデセニル）−１−マレイミド］−［（Ｓ）−（−）−１−（４−メトキシフェニル）−ｎ−プロピル−１−マレイミド］｝共重合体、｛［Ｎ−（１０−ウンデセニル）−１−マレイミド］−［（Ｓ）−（−）−１−（２，４−ジメトキシフェニル）−ｎ−プロピル−１−マレイミド］｝共重合体、｛［Ｎ−（１０−ウンデセニル）−１−マレイミド］−［（Ｓ）−（−）−１−（２，６−ジメトキシフェニル）−ｎ−プロピル−１−マレイミド］｝共重合体、｛［Ｎ−（１０−ウンデセニル）−１−マレイミド］−［（Ｓ）−（−）−１−（３，４−ジメトキシフェニル）−ｎ−プロピル−１−マレイミド］｝共重合体、｛［Ｎ−（１０−ウンデセニル）−１−マレイミド］−［（Ｓ）−（−）−１−（３，５−ジメトキシフェニル）−ｎ−プロピル−１−マレイミド］｝共重合体、｛［Ｎ−（１０−ウンデセニル）−１−マレイミド］−［（Ｓ）−（−）−１−（２−エトキシフェニル）−ｎ−プロピル−１−マレイミド］｝共重合体、｛［Ｎ−（１０−ウンデセニル）−１−マレイミド］−［（Ｓ）−（−）−１−（３−エトキシフェニル）−ｎ−プロピル−１−マレイミド］｝共重合体、｛［Ｎ−（１０−ウンデセニル）−１−マレイミド］−［（Ｓ）−（−）−１−（４−エトキシフェニル）−ｎ−プロピル−１−マレイミド］｝共重合体、｛［Ｎ−（１０−ウンデセニル）−１−マレイミド］−［（Ｓ）−（−）−１−（２，４−ジエトキシフェニル）−ｎ−プロピル−１−マレイミド］｝共重合体、｛［Ｎ−（１０−ウンデセニル）−１−マレイミド］−［（Ｓ）−（−）−１−（２，６−ジエトキシフェニル）−ｎ−プロピル−１−マレイミド］｝共重合体、｛［Ｎ−（１０−ウンデセニル）−１−マレイミド］−［（Ｓ）−（−）−１−（３，４−ジエトキシフェニル）−ｎ−プロピル−１−マレイミド］｝共重合体、｛［Ｎ−（１０−ウンデセニル）−１−マレイミド］−［（Ｓ）−（−）−１−（３，５−ジエトキシフェニル）−ｎ−プロピル−１−マレイミド］｝共重合体等が例示される。
【００８０】
また上記一般式（１）においてＸが炭素数４〜９の直鎖状のアルキレン基であって、且つ上記一般式（２）において、置換基Ｒ１〜Ｒ５のうち、少なくとも一つの置換基がメチル基、エチル基、炭素数３〜１０の直鎖状、分岐状若しくは環式のアルキル基、メトキシ基、エトキシ基、又は炭素数３〜１０の直鎖状、分岐状若しくは環式のアルコキシ基であり、残りの置換基が全て水素原子であって、なお且つ置換基Ｒ６がメトキシ基である該光学活性ポリマレイミド誘導体としては、具体的には、
｛［Ｎ−（５−ヘキセニル）−１−マレイミド］−［（Ｓ）−（−）−（２−メチルフェニル）メトキシメチルマレイミド］｝共重合体、｛［Ｎ−（５−ヘキセニル）−１−マレイミド］−［（Ｓ）−（−）−（３−メチルフェニル）メトキシメチルマレイミド］｝共重合体、｛［Ｎ−（５−ヘキセニル）−１−マレイミド］−［（Ｓ）−（−）−（４−メチルフェニル）メトキシメチルマレイミド］｝共重合体、｛［Ｎ−（５−ヘキセニル）−１−マレイミド］−［（Ｓ）−（−）−（２，４−ジメチルフェニル）メトキシメチルマレイミド］｝共重合体、｛［Ｎ−（５−ヘキセニル）−１−マレイミド］−［（Ｓ）−（−）−（２，６−ジメチルフェニル）メトキシメチルマレイミド］｝共重合体、｛［Ｎ−（５−ヘキセニル）−１−マレイミド］−［（Ｓ）−（−）−（３，４−ジメチルフェニル）メトキシメチルマレイミド］｝共重合体、｛［Ｎ−（５−ヘキセニル）−１−マレイミド］−［（Ｓ）−（−）−（３，５−ジメチルフェニル）メトキシメチルマレイミド］｝共重合体、｛［Ｎ−（５−ヘキセニル）−１−マレイミド］−［（Ｓ）−（−）−（２−エチルフェニル）メトキシメチルマレイミド］｝共重合体、｛［Ｎ−（５−ヘキセニル）−１−マレイミド］−［（Ｓ）−（−）−（３−エチルフェニル）メトキシメチルマレイミド］｝共重合体、｛［Ｎ−（５−ヘキセニル）−１−マレイミド］−［（Ｓ）−（−）−（４−エチルフェニル）メトキシメチルマレイミド］｝共重合体、｛［Ｎ−（５−ヘキセニル）−１−マレイミド］−［（Ｓ）−（−）−（２，４−ジエチルフェニル）メトキシメチルマレイミド］｝共重合体、｛［Ｎ−（５−ヘキセニル）−１−マレイミド］−［（Ｓ）−（−）−（２，６−ジエチルフェニル）メトキシメチルマレイミド］｝共重合体、｛［Ｎ−（５−ヘキセニル）−１−マレイミド］−［（Ｓ）−（−）−（３，４−ジエチルフェニル）メトキシメチルマレイミド］｝共重合体、｛［Ｎ−（５−ヘキセニル）−１−マレイミド］−［（Ｓ）−（−）−（３，５−ジエチルフェニル）メトキシメチルマレイミド］｝共重合体、｛［Ｎ−（５−ヘキセニル）−１−マレイミド］−［（Ｓ）−（−）−（２−ｉ−プロピルフェニル）メトキシメチルマレイミド］｝共重合体、｛［Ｎ−（５−ヘキセニル）−１−マレイミド］−［（Ｓ）−（−）−（３−ｉ−プロピルフェニル）メトキシメチルマレイミド］｝共重合体、｛［Ｎ−（５−ヘキセニル）−１−マレイミド］−［（Ｓ）−（−）−（４−ｉ−プロピルフェニル）メトキシメチルマレイミド］｝共重合体、｛［Ｎ−（５−ヘキセニル）−１−マレイミド］−［（Ｓ）−（−）−（２，４−ジ−ｉ−プロピルフェニル）メトキシメチルマレイミド］｝共重合体、｛［Ｎ−（５−ヘキセニル）−１−マレイミド］−［（Ｓ）−（−）−（２，６−ジ−ｉ−プロピルフェニル）メトキシメチルマレイミド］｝共重合体、｛［Ｎ−（５−ヘキセニル）−１−マレイミド］−［（Ｓ）−（−）−（３，４−ジ−ｉ−プロピルフェニル）メトキシメチルマレイミド］｝共重合体、｛［Ｎ−（５−ヘキセニル）−１−マレイミド］−［（Ｓ）−（−）−（３，５−ジ−ｉ−プロピルフェニル）メトキシメチルマレイミド］｝共重合体、｛［Ｎ−（５−ヘキセニル）−１−マレイミド］−［（Ｓ）−（−）−（２−メトキシフェニル）メトキシメチルマレイミド］｝共重合体、｛［Ｎ−（５−ヘキセニル）−１−マレイミド］−［（Ｓ）−（−）−（３−メトキシフェニル）メトキシメチルマレイミド］｝共重合体、｛［Ｎ−（５−ヘキセニル）−１−マレイミド］−［（Ｓ）−（−）−（４−メトキシフェニル）メトキシメチルマレイミド］｝共重合体、｛［Ｎ−（５−ヘキセニル）−１−マレイミド］−［（Ｓ）−（−）−（２，４−ジメトキシフェニル）メトキシメチルマレイミド］｝共重合体、｛［Ｎ−（５−ヘキセニル）−１−マレイミド］−［（Ｓ）−（−）−（２，６−ジメトキシフェニル）メトキシメチルマレイミド］｝共重合体、｛［Ｎ−（５−ヘキセニル）−１−マレイミド］−［（Ｓ）−（−）−（３，４−ジメトキシフェニル）メトキシメチルマレイミド］｝共重合体、｛［Ｎ−（５−ヘキセニル）−１−マレイミド］−［（Ｓ）−（−）−（３，５−ジメトキシフェニル）メトキシメチルマレイミド］｝共重合体、｛［Ｎ−（５−ヘキセニル）−１−マレイミド］−［（Ｓ）−（−）−（２−エトキシフェニル）メトキシメチルマレイミド］｝共重合体、｛［Ｎ−（５−ヘキセニル）−１−マレイミド］−［（Ｓ）−（−）−（３−エトキシフェニル）メトキシメチルマレイミド］｝共重合体、｛［Ｎ−（５−ヘキセニル）−１−マレイミド］−［（Ｓ）−（−）−（４−エトキシフェニル）メトキシメチルマレイミド］｝共重合体、｛［Ｎ−（５−ヘキセニル）−１−マレイミド］−［（Ｓ）−（−）−（２，４−ジエトキシフェニル）メトキシメチルマレイミド］｝共重合体、｛［Ｎ−（５−ヘキセニル）−１−マレイミド］−［（Ｓ）−（−）−（２，６−ジエトキシフェニル）メトキシメチルマレイミド］｝共重合体、｛［Ｎ−（５−ヘキセニル）−１−マレイミド］−［（Ｓ）−（−）−（３，４−ジエトキシフェニル）メトキシメチルマレイミド］｝共重合体、｛［Ｎ−（５−ヘキセニル）−１−マレイミド］−［（Ｓ）−（−）−（３，５−ジエトキシフェニル）メトキシメチルマレイミド］｝共重合体等が例示される。
【００８１】
さらには、｛［Ｎ−（１０−ウンデセニル）−１−マレイミド］−［（Ｓ）−（−）−（２−メチルフェニル）メトキシメチルマレイミド］｝共重合体、｛［Ｎ−（１０−ウンデセニル）−１−マレイミド］−［（Ｓ）−（−）−（３−メチルフェニル）メトキシメチルマレイミド］｝共重合体、｛［Ｎ−（１０−ウンデセニル）−１−マレイミド］−［（Ｓ）−（−）−（４−メチルフェニル）メトキシメチルマレイミド］｝共重合体、｛［Ｎ−（１０−ウンデセニル）−１−マレイミド］−［（Ｓ）−（−）−（２，４−ジメチルフェニル）メトキシメチルマレイミド］｝共重合体、｛［Ｎ−（１０−ウンデセニル）−１−マレイミド］−［（Ｓ）−（−）−（２，６−ジメチルフェニル）メトキシメチルマレイミド］｝共重合体、｛［Ｎ−（１０−ウンデセニル）−１−マレイミド］−［（Ｓ）−（−）−（３，４−ジメチルフェニル）メトキシメチルマレイミド］｝共重合体、｛［Ｎ−（１０−ウンデセニル）−１−マレイミド］−［（Ｓ）−（−）−（３，５−ジメチルフェニル）メトキシメチルマレイミド］｝共重合体、｛［Ｎ−（１０−ウンデセニル）−１−マレイミド］−［（Ｓ）−（−）−（２−エチルフェニル）メトキシメチルマレイミド］｝共重合体、｛［Ｎ−（１０−ウンデセニル）−１−マレイミド］−［（Ｓ）−（−）−（３−エチルフェニル）メトキシメチルマレイミド］｝共重合体、｛［Ｎ−（１０−ウンデセニル）−１−マレイミド］−［（Ｓ）−（−）−（４−エチルフェニル）メトキシメチルマレイミド］｝共重合体、｛［Ｎ−（１０−ウンデセニル）−１−マレイミド］−［（Ｓ）−（−）−（２，４−ジエチルフェニル）メトキシメチルマレイミド］｝共重合体、｛［Ｎ−（１０−ウンデセニル）−１−マレイミド］−［（Ｓ）−（−）−（２，６−ジエチルフェニル）メトキシメチルマレイミド］｝共重合体、｛［Ｎ−（１０−ウンデセニル）−１−マレイミド］−［（Ｓ）−（−）−（３，４−ジエチルフェニル）メトキシメチルマレイミド］｝共重合体、｛［Ｎ−（１０−ウンデセニル）−１−マレイミド］−［（Ｓ）−（−）−（３，５−ジエチルフェニル）メトキシメチルマレイミド］｝共重合体、｛［Ｎ−（１０−ウンデセニル）−１−マレイミド］−［（Ｓ）−（−）−（２−ｉ−プロピルフェニル）メトキシメチルマレイミド］｝共重合体、｛［Ｎ−（１０−ウンデセニル）−１−マレイミド］−［（Ｓ）−（−）−（３−ｉ−プロピルフェニル）メトキシメチルマレイミド］｝共重合体、｛［Ｎ−（１０−ウンデセニル）−１−マレイミド］−［（Ｓ）−（−）−（４−ｉ−プロピルフェニル）メトキシメチルマレイミド］｝共重合体、｛［Ｎ−（１０−ウンデセニル）−１−マレイミド］−［（Ｓ）−（−）−（２，４−ジ−ｉ−プロピルフェニル）メトキシメチルマレイミド］｝共重合体、｛［Ｎ−（１０−ウンデセニル）−１−マレイミド］−［（Ｓ）−（−）−（２，６−ジ−ｉ−プロピルフェニル）メトキシメチルマレイミド］｝共重合体、｛［Ｎ−（１０−ウンデセニル）−１−マレイミド］−［（Ｓ）−（−）−（３，４−ジ−ｉ−プロピルフェニル）メトキシメチルマレイミド］｝共重合体、｛［Ｎ−（１０−ウンデセニル）−１−マレイミド］−［（Ｓ）−（−）−（３，５−ジ−ｉ−プロピルフェニル）メトキシメチルマレイミド］｝共重合体、｛［Ｎ−（１０−ウンデセニル）−１−マレイミド］−［（Ｓ）−（−）−（２−メトキシフェニル）メトキシメチルマレイミド］｝共重合体、｛［Ｎ−（１０−ウンデセニル）−１−マレイミド］−［（Ｓ）−（−）−（３−メトキシフェニル）メトキシメチルマレイミド］｝共重合体、｛［Ｎ−（１０−ウンデセニル）−１−マレイミド］−［（Ｓ）−（−）−（４−メトキシフェニル）メトキシメチルマレイミド］｝共重合体、｛［Ｎ−（１０−ウンデセニル）−１−マレイミド］−［（Ｓ）−（−）−（２，４−ジメトキシフェニル）メトキシメチルマレイミド］｝共重合体、｛［Ｎ−（１０−ウンデセニル）−１−マレイミド］−［（Ｓ）−（−）−（２，６−ジメトキシフェニル）メトキシメチルマレイミド］｝共重合体、｛［Ｎ−（１０−ウンデセニル）−１−マレイミド］−［（Ｓ）−（−）−（３，４−ジメトキシフェニル）メトキシメチルマレイミド］｝共重合体、｛［Ｎ−（１０−ウンデセニル）−１−マレイミド］−［（Ｓ）−（−）−（３，５−ジメトキシフェニル）メトキシメチルマレイミド］｝共重合体、｛［Ｎ−（１０−ウンデセニル）−１−マレイミド］−［（Ｓ）−（−）−（２−エトキシフェニル）メトキシメチルマレイミド］｝共重合体、｛［Ｎ−（１０−ウンデセニル）−１−マレイミド］−［（Ｓ）−（−）−（３−エトキシフェニル）メトキシメチルマレイミド］｝共重合体、｛［Ｎ−（１０−ウンデセニル）−１−マレイミド］−［（Ｓ）−（−）−（４−エトキシフェニル）メトキシメチルマレイミド］｝共重合体、｛［Ｎ−（１０−ウンデセニル）−１−マレイミド］−［（Ｓ）−（−）−（２，４−ジエトキシフェニル）メトキシメチルマレイミド］｝共重合体、｛［Ｎ−（１０−ウンデセニル）−１−マレイミド］−［（Ｓ）−（−）−（２，６−ジエトキシフェニル）メトキシメチルマレイミド］｝共重合体、｛［Ｎ−（１０−ウンデセニル）−１−マレイミド］−［（Ｓ）−（−）−（３，４−ジエトキシフェニル）メトキシメチルマレイミド］｝共重合体、｛［Ｎ−（１０−ウンデセニル）−１−マレイミド］−［（Ｓ）−（−）−（３，５−ジエトキシフェニル）メトキシメチルマレイミド］｝共重合体等が例示される。
【００８２】
また、上記一般式（１）においてＸが炭素数４〜９の直鎖状のアルキレン基であって、且つ上記一般式（２）において、置換基Ｒ１〜Ｒ５のうち、少なくとも一つの置換基がメチル基、エチル基、炭素数３〜１０の直鎖状、分岐状若しくは環式のアルキル基、メトキシ基、エトキシ基、又は炭素数３〜１０の直鎖状、分岐状若しくは環式のアルコキシ基であり、残りの置換基が全て水素原子であって、なお且つ置換基Ｒ６がメトキシカルボニル基である該光学活性ポリマレイミド誘導体としては、具体的には、
｛［Ｎ−（５−ヘキセニル）−１−マレイミド］−［（Ｓ）−（−）−（２−メチルフェニル）メトキシカルボニルメチルマレイミド］｝共重合体、｛［Ｎ−（５−ヘキセニル）−１−マレイミド］−［（Ｓ）−（−）−（３−メチルフェニル）メトキシカルボニルメチルマレイミド］｝共重合体、｛［Ｎ−（５−ヘキセニル）−１−マレイミド］−［（Ｓ）−（−）−（４−メチルフェニル）メトキシカルボニルメチルマレイミド］｝共重合体、｛［Ｎ−（５−ヘキセニル）−１−マレイミド］−［（Ｓ）−（−）−（２，４−ジメチルフェニル）メトキシカルボニルメチルマレイミド］｝共重合体、｛［Ｎ−（５−ヘキセニル）−１−マレイミド］−［（Ｓ）−（−）−（２，６−ジメチルフェニル）メトキシカルボニルメチルマレイミド］｝共重合体、｛［Ｎ−（５−ヘキセニル）−１−マレイミド］−［（Ｓ）−（−）−（３，４−ジメチルフェニル）メトキシカルボニルメチルマレイミド］｝共重合体、｛［Ｎ−（５−ヘキセニル）−１−マレイミド］−［（Ｓ）−（−）−（３，５−ジメチルフェニル）メトキシカルボニルメチルマレイミド］｝共重合体、｛［Ｎ−（５−ヘキセニル）−１−マレイミド］−［（Ｓ）−（−）−（２−エチルフェニル）メトキシカルボニルメチルマレイミド］｝共重合体、｛［Ｎ−（５−ヘキセニル）−１−マレイミド］−［（Ｓ）−（−）−（３−エチルフェニル）メトキシカルボニルメチルマレイミド］｝共重合体、｛［Ｎ−（５−ヘキセニル）−１−マレイミド］−［（Ｓ）−（−）−（４−エチルフェニル）メトキシカルボニルメチルマレイミド］｝共重合体、｛［Ｎ−（５−ヘキセニル）−１−マレイミド］−［（Ｓ）−（−）−（２，４−ジエチルフェニル）メトキシカルボニルメチルマレイミド］｝共重合体、｛［Ｎ−（５−ヘキセニル）−１−マレイミド］−［（Ｓ）−（−）−（２，６−ジエチルフェニル）メトキシカルボニルメチルマレイミド］｝共重合体、｛［Ｎ−（５−ヘキセニル）−１−マレイミド］−［（Ｓ）−（−）−（３，４−ジエチルフェニル）メトキシカルボニルメチルマレイミド］｝共重合体、｛［Ｎ−（５−ヘキセニル）−１−マレイミド］−［（Ｓ）−（−）−（３，５−ジエチルフェニル）メトキシカルボニルメチルマレイミド］｝共重合体、｛［Ｎ−（５−ヘキセニル）−１−マレイミド］−［（Ｓ）−（−）−（２−ｉ−プロピルフェニル）メトキシカルボニルメチルマレイミド］｝共重合体、｛［Ｎ−（５−ヘキセニル）−１−マレイミド］−［（Ｓ）−（−）−（３−ｉ−プロピルフェニル）メトキシカルボニルメチルマレイミド］｝共重合体、｛［Ｎ−（５−ヘキセニル）−１−マレイミド］−［（Ｓ）−（−）−（４−ｉ−プロピルフェニル）メトキシカルボニルメチルマレイミド］｝共重合体、｛［Ｎ−（５−ヘキセニル）−１−マレイミド］−［（Ｓ）−（−）−（２，４−ジ−ｉ−プロピルフェニル）メトキシカルボニルメチルマレイミド］｝共重合体、｛［Ｎ−（５−ヘキセニル）−１−マレイミド］−［（Ｓ）−（−）−（２，６−ジ−ｉ−プロピルフェニル）メトキシカルボニルメチルマレイミド］｝共重合体、｛［Ｎ−（５−ヘキセニル）−１−マレイミド］−［（Ｓ）−（−）−（３，４−ジ−ｉ−プロピルフェニル）メトキシカルボニルメチルマレイミド］｝共重合体、｛［Ｎ−（５−ヘキセニル）−１−マレイミド］−［（Ｓ）−（−）−（３，５−ジ−ｉ−プロピルフェニル）メトキシカルボニルメチルマレイミド］｝共重合体、｛［Ｎ−（５−ヘキセニル）−１−マレイミド］−［（Ｓ）−（−）−（２−メトキシフェニル）メトキシカルボニルメチルマレイミド］｝共重合体、｛［Ｎ−（５−ヘキセニル）−１−マレイミド］−［（Ｓ）−（−）−（３−メトキシフェニル）メトキシカルボニルメチルマレイミド］｝共重合体、｛［Ｎ−（５−ヘキセニル）−１−マレイミド］−［（Ｓ）−（−）−（４−メトキシフェニル）メトキシカルボニルメチルマレイミド］｝共重合体、｛［Ｎ−（５−ヘキセニル）−１−マレイミド］−［（Ｓ）−（−）−（２，４−ジメトキシフェニル）メトキシカルボニルメチルマレイミド］｝共重合体、｛［Ｎ−（５−ヘキセニル）−１−マレイミド］−［（Ｓ）−（−）−（２，６−ジメトキシフェニル）メトキシカルボニルメチルマレイミド］｝共重合体、｛［Ｎ−（５−ヘキセニル）−１−マレイミド］−［（Ｓ）−（−）−（３，４−ジメトキシフェニル）メトキシカルボニルメチルマレイミド］｝共重合体、｛［Ｎ−（５−ヘキセニル）−１−マレイミド］−［（Ｓ）−（−）−（３，５−ジメトキシフェニル）メトキシカルボニルメチルマレイミド］｝共重合体、｛［Ｎ−（５−ヘキセニル）−１−マレイミド］−［（Ｓ）−（−）−（２−エトキシフェニル）メトキシカルボニルメチルマレイミド］｝共重合体、｛［Ｎ−（５−ヘキセニル）−１−マレイミド］−［（Ｓ）−（−）−（３−エトキシフェニル）メトキシカルボニルメチルマレイミド］｝共重合体、｛［Ｎ−（５−ヘキセニル）−１−マレイミド］−［（Ｓ）−（−）−（４−エトキシフェニル）メトキシカルボニルメチルマレイミド］｝共重合体、｛［Ｎ−（５−ヘキセニル）−１−マレイミド］−［（Ｓ）−（−）−（２，４−ジエトキシフェニル）メトキシカルボニルメチルマレイミド］｝共重合体、｛［Ｎ−（５−ヘキセニル）−１−マレイミド］−［（Ｓ）−（−）−（２，６−ジエトキシフェニル）メトキシカルボニルメチルマレイミド］｝共重合体、｛［Ｎ−（５−ヘキセニル）−１−マレイミド］−［（Ｓ）−（−）−（３，４−ジエトキシフェニル）メトキシカルボニルメチルマレイミド］｝共重合体、｛［Ｎ−（５−ヘキセニル）−１−マレイミド］−［（Ｓ）−（−）−（３，５−ジエトキシフェニル）メトキシカルボニルメチルマレイミド］｝共重合体等が例示される。
【００８３】
さらには、｛［Ｎ−（１０−ウンデセニル）−１−マレイミド］−［（Ｓ）−（−）−（２−メチルフェニル）メトキシカルボニルメチルマレイミド］｝共重合体、｛［Ｎ−（１０−ウンデセニル）−１−マレイミド］−［（Ｓ）−（−）−（３−メチルフェニル）メトキシカルボニルメチルマレイミド］｝共重合体、｛［Ｎ−（１０−ウンデセニル）−１−マレイミド］−［（Ｓ）−（−）−（４−メチルフェニル）メトキシカルボニルメチルマレイミド］｝共重合体、｛［Ｎ−（１０−ウンデセニル）−１−マレイミド］−［（Ｓ）−（−）−（２，４−ジメチルフェニル）メトキシカルボニルメチルマレイミド］｝共重合体、｛［Ｎ−（１０−ウンデセニル）−１−マレイミド］−［（Ｓ）−（−）−（２，６−ジメチルフェニル）メトキシカルボニルメチルマレイミド］｝共重合体、｛［Ｎ−（１０−ウンデセニル）−１−マレイミド］−［（Ｓ）−（−）−（３，４−ジメチルフェニル）メトキシカルボニルメチルマレイミド］｝共重合体、｛［Ｎ−（１０−ウンデセニル）−１−マレイミド］−［（Ｓ）−（−）−（３，５−ジメチルフェニル）メトキシカルボニルメチルマレイミド］｝共重合体、｛［Ｎ−（１０−ウンデセニル）−１−マレイミド］−［（Ｓ）−（−）−（２−エチルフェニル）メトキシカルボニルメチルマレイミド］｝共重合体、｛［Ｎ−（１０−ウンデセニル）−１−マレイミド］−［（Ｓ）−（−）−（３−エチルフェニル）メトキシカルボニルメチルマレイミド］｝共重合体、｛［Ｎ−（１０−ウンデセニル）−１−マレイミド］−［（Ｓ）−（−）−（４−エチルフェニル）メトキシカルボニルメチルマレイミド］｝共重合体、｛［Ｎ−（１０−ウンデセニル）−１−マレイミド］−［（Ｓ）−（−）−（２，４−ジエチルフェニル）メトキシカルボニルメチルマレイミド］｝共重合体、｛［Ｎ−（１０−ウンデセニル）−１−マレイミド］−［（Ｓ）−（−）−（２，６−ジエチルフェニル）メトキシカルボニルメチルマレイミド］｝共重合体、｛［Ｎ−（１０−ウンデセニル）−１−マレイミド］−［（Ｓ）−（−）−（３，４−ジエチルフェニル）メトキシカルボニルメチルマレイミド］｝共重合体、｛［Ｎ−（１０−ウンデセニル）−１−マレイミド］−［（Ｓ）−（−）−（３，５−ジエチルフェニル）メトキシカルボニルメチルマレイミド］｝共重合体、｛［Ｎ−（１０−ウンデセニル）−１−マレイミド］−［（Ｓ）−（−）−（２−ｉ−プロピルフェニル）メトキシカルボニルメチルマレイミド］｝共重合体、｛［Ｎ−（１０−ウンデセニル）−１−マレイミド］−［（Ｓ）−（−）−（３−ｉ−プロピルフェニル）メトキシカルボニルメチルマレイミド］｝共重合体、｛［Ｎ−（１０−ウンデセニル）−１−マレイミド］−［（Ｓ）−（−）−（４−ｉ−プロピルフェニル）メトキシカルボニルメチルマレイミド］｝共重合体、｛［Ｎ−（１０−ウンデセニル）−１−マレイミド］−［（Ｓ）−（−）−（２，４−ジ−ｉ−プロピルフェニル）メトキシカルボニルメチルマレイミド］｝共重合体、｛［Ｎ−（１０−ウンデセニル）−１−マレイミド］−［（Ｓ）−（−）−（２，６−ジ−ｉ−プロピルフェニル）メトキシカルボニルメチルマレイミド］｝共重合体、｛［Ｎ−（１０−ウンデセニル）−１−マレイミド］−［（Ｓ）−（−）−（３，４−ジ−ｉ−プロピルフェニル）メトキシカルボニルメチルマレイミド］｝共重合体、｛［Ｎ−（１０−ウンデセニル）−１−マレイミド］−［（Ｓ）−（−）−（３，５−ジ−ｉ−プロピルフェニル）メトキシカルボニルメチルマレイミド］｝共重合体、｛［Ｎ−（１０−ウンデセニル）−１−マレイミド］−［（Ｓ）−（−）−（２−メトキシフェニル）メトキシカルボニルメチルマレイミド］｝共重合体、｛［Ｎ−（１０−ウンデセニル）−１−マレイミド］−［（Ｓ）−（−）−（３−メトキシフェニル）メトキシカルボニルメチルマレイミド］｝共重合体、｛［Ｎ−（１０−ウンデセニル）−１−マレイミド］−［（Ｓ）−（−）−（４−メトキシフェニル）メトキシカルボニルメチルマレイミド］｝共重合体、｛［Ｎ−（１０−ウンデセニル）−１−マレイミド］−［（Ｓ）−（−）−（２，４−ジメトキシフェニル）メトキシカルボニルメチルマレイミド］｝共重合体、｛［Ｎ−（１０−ウンデセニル）−１−マレイミド］−［（Ｓ）−（−）−（２，６−ジメトキシフェニル）メトキシカルボニルメチルマレイミド］｝共重合体、｛［Ｎ−（１０−ウンデセニル）−１−マレイミド］−［（Ｓ）−（−）−（３，４−ジメトキシフェニル）メトキシカルボニルメチルマレイミド］｝共重合体、｛［Ｎ−（１０−ウンデセニル）−１−マレイミド］−［（Ｓ）−（−）−（３，５−ジメトキシフェニル）メトキシカルボニルメチルマレイミド］｝共重合体、｛［Ｎ−（１０−ウンデセニル）−１−マレイミド］−［（Ｓ）−（−）−（２−エトキシフェニル）メトキシカルボニルメチルマレイミド］｝共重合体、｛［Ｎ−（１０−ウンデセニル）−１−マレイミド］−［（Ｓ）−（−）−（３−エトキシフェニル）メトキシカルボニルメチルマレイミド］｝共重合体、｛［Ｎ−（１０−ウンデセニル）−１−マレイミド］−［（Ｓ）−（−）−（４−エトキシフェニル）メトキシカルボニルメチルマレイミド］｝共重合体、｛［Ｎ−（１０−ウンデセニル）−１−マレイミド］−［（Ｓ）−（−）−（２，４−ジエトキシフェニル）メトキシカルボニルメチルマレイミド］｝共重合体、｛［Ｎ−（１０−ウンデセニル）−１−マレイミド］−［（Ｓ）−（−）−（２，６−ジエトキシフェニル）メトキシカルボニルメチルマレイミド］｝共重合体、｛［Ｎ−（１０−ウンデセニル）−１−マレイミド］−［（Ｓ）−（−）−（３，４−ジエトキシフェニル）メトキシカルボニルメチルマレイミド］｝共重合体、｛［Ｎ−（１０−ウンデセニル）−１−マレイミド］−［（Ｓ）−（−）−（３，５−ジエトキシフェニル）メトキシカルボニルメチルマレイミド］｝共重合体等が例示される。
【００８４】
本発明において、上記一般式（１）で示される構造単位及び上記一般式（３）で示される構造単位を含む光学活性ポリマレイミド誘導体としては、特に限定するものではないが、例えば、上記一般式（１）においてＸが炭素数４〜９の直鎖状のアルキレン基であって、且つ上記一般式（３）において、置換基Ｒ１〜Ｒ５のうち、少なくとも一つの置換基がメチル基、エチル基、炭素数３〜１０の直鎖状、分岐状若しくは環式のアルキル基、メトキシ基、エトキシ基、又は炭素数３〜１０の直鎖状、分岐状若しくは環式のアルコキシ基であり、残りの置換基が全て水素原子であって、なお且つ置換基Ｒ６がメチル基である該光学活性ポリマレイミド誘導体としては、具体的には、
｛［Ｎ−（５−ヘキセニル）−１−マレイミド］−［（Ｓ）−（−）−１−（２−メチルシクロヘキシル）エチル−１−マレイミド］｝共重合体、｛［Ｎ−（５−ヘキセニル）−１−マレイミド］−［（Ｓ）−（−）−１−（３−メチルシクロヘキシル）エチル−１−マレイミド］｝共重合体、｛［Ｎ−（５−ヘキセニル）−１−マレイミド］−［（Ｓ）−（−）−１−（４−メチルシクロヘキシル）エチル−１−マレイミド］｝共重合体、｛［Ｎ−（５−ヘキセニル）−１−マレイミド］−［（Ｓ）−（−）−１−（２，４−ジメチルシクロヘキシル）エチル−１−マレイミド］｝共重合体、｛［Ｎ−（５−ヘキセニル）−１−マレイミド］−［（Ｓ）−（−）−１−（２，６−ジメチルシクロヘキシル）エチル−１−マレイミド］｝共重合体、｛［Ｎ−（５−ヘキセニル）−１−マレイミド］−［（Ｓ）−（−）−１−（３，４−ジメチルシクロヘキシル）エチル−１−マレイミド］｝共重合体、｛［Ｎ−（５−ヘキセニル）−１−マレイミド］−［（Ｓ）−（−）−１−（３，５−ジメチルシクロヘキシル）エチル−１−マレイミド］｝共重合体、｛［Ｎ−（５−ヘキセニル）−１−マレイミド］−［（Ｓ）−（−）−１−（２−エチルシクロヘキシル）エチル−１−マレイミド］｝共重合体、｛［Ｎ−（５−ヘキセニル）−１−マレイミド］−［（Ｓ）−（−）−１−（３−エチルシクロヘキシル）エチル−１−マレイミド］｝共重合体、｛［Ｎ−（５−ヘキセニル）−１−マレイミド］−［（Ｓ）−（−）−１−（４−エチルシクロヘキシル）エチル−１−マレイミド］｝共重合体、｛［Ｎ−（５−ヘキセニル）−１−マレイミド］−［（Ｓ）−（−）−１−（２，４−ジエチルシクロヘキシル）エチル−１−マレイミド］｝共重合体、｛［Ｎ−（５−ヘキセニル）−１−マレイミド］−［（Ｓ）−（−）−１−（２，６−ジエチルシクロヘキシル）エチル−１−マレイミド］｝共重合体、｛［Ｎ−（５−ヘキセニル）−１−マレイミド］−［（Ｓ）−（−）−１−（３，４−ジエチルシクロヘキシル）エチル−１−マレイミド］｝共重合体、｛［Ｎ−（５−ヘキセニル）−１−マレイミド］−［（Ｓ）−（−）−１−（３，５−ジエチルシクロヘキシル）エチル−１−マレイミド］｝共重合体、｛［Ｎ−（５−ヘキセニル）−１−マレイミド］−［（Ｓ）−（−）−１−（２−ｉ−プロピルシクロヘキシル）エチル−１−マレイミド］｝共重合体、｛［Ｎ−（５−ヘキセニル）−１−マレイミド］−［（Ｓ）−（−）−１−（３−ｉ−プロピルシクロヘキシル）エチル−１−マレイミド］｝共重合体、｛［Ｎ−（５−ヘキセニル）−１−マレイミド］−［（Ｓ）−（−）−１−（４−ｉ−プロピルシクロヘキシル）エチル−１−マレイミド］｝共重合体、｛［Ｎ−（５−ヘキセニル）−１−マレイミド］−［（Ｓ）−（−）−１−（２，４−ジ−ｉ−プロピルシクロヘキシル）エチル−１−マレイミド］｝共重合体、｛［Ｎ−（５−ヘキセニル）−１−マレイミド］−［（Ｓ）−（−）−１−（２，６−ジ−ｉ−プロピルシクロヘキシル）エチル−１−マレイミド］｝共重合体、｛［Ｎ−（５−ヘキセニル）−１−マレイミド］−［（Ｓ）−（−）−１−（３，４−ジ−ｉ−プロピルシクロヘキシル）エチル−１−マレイミド］｝共重合体、｛［Ｎ−（５−ヘキセニル）−１−マレイミド］−［（Ｓ）−（−）−１−（３，５−ジ−ｉ−プロピルシクロヘキシル）エチル−１−マレイミド］｝共重合体、｛［Ｎ−（５−ヘキセニル）−１−マレイミド］−［（Ｓ）−（−）−１−（２−メトキシシクロヘキシル）エチル−１−マレイミド］｝共重合体、｛［Ｎ−（５−ヘキセニル）−１−マレイミド］−［（Ｓ）−（−）−１−（３−メトキシシクロヘキシル）エチル−１−マレイミド］｝共重合体、｛［Ｎ−（５−ヘキセニル）−１−マレイミド］−［（Ｓ）−（−）−１−（４−メトキシシクロヘキシル）エチル−１−マレイミド］｝共重合体、｛［Ｎ−（５−ヘキセニル）−１−マレイミド］−［（Ｓ）−（−）−１−（２，４−ジメトキシシクロヘキシル）エチル−１−マレイミド］｝共重合体、｛［Ｎ−（５−ヘキセニル）−１−マレイミド］−［（Ｓ）−（−）−１−（２，６−ジメトキシシクロヘキシル）エチル−１−マレイミド］｝共重合体、｛［Ｎ−（５−ヘキセニル）−１−マレイミド］−［（Ｓ）−（−）−１−（３，４−ジメトキシシクロヘキシル）エチル−１−マレイミド］｝共重合体、｛［Ｎ−（５−ヘキセニル）−１−マレイミド］−［（Ｓ）−（−）−１−（３，５−ジメトキシシクロヘキシル）エチル−１−マレイミド］｝共重合体、｛［Ｎ−（５−ヘキセニル）−１−マレイミド］−［（Ｓ）−（−）−１−（２−エトキシシクロヘキシル）エチル−１−マレイミド］｝共重合体、｛［Ｎ−（５−ヘキセニル）−１−マレイミド］−［（Ｓ）−（−）−１−（３−エトキシシクロヘキシル）エチル−１−マレイミド］｝共重合体、｛［Ｎ−（５−ヘキセニル）−１−マレイミド］−［（Ｓ）−（−）−１−（４−エトキシシクロヘキシル）エチル−１−マレイミド］｝共重合体、｛［Ｎ−（５−ヘキセニル）−１−マレイミド］−［（Ｓ）−（−）−１−（２，４−ジエトキシシクロヘキシル）エチル−１−マレイミド］｝共重合体、｛［Ｎ−（５−ヘキセニル）−１−マレイミド］−［（Ｓ）−（−）−１−（２，６−ジエトキシシクロヘキシル）エチル−１−マレイミド］｝共重合体、｛［Ｎ−（５−ヘキセニル）−１−マレイミド］−［（Ｓ）−（−）−１−（３，４−ジエトキシシクロヘキシル）エチル−１−マレイミド］｝共重合体、｛［Ｎ−（５−ヘキセニル）−１−マレイミド］−［（Ｓ）−（−）−１−（３，５−ジエトキシシクロヘキシル）エチル−１−マレイミド］｝共重合体等が例示される。
【００８５】
さらには、｛［Ｎ−（１０−ウンデセニル）−１−マレイミド］−［（Ｓ）−（−）−１−（２−メチルシクロヘキシル）エチル−１−マレイミド］｝共重合体、｛［Ｎ−（１０−ウンデセニル）−１−マレイミド］−［（Ｓ）−（−）−１−（３−メチルシクロヘキシル）エチル−１−マレイミド］｝共重合体、｛［Ｎ−（１０−ウンデセニル）−１−マレイミド］−［（Ｓ）−（−）−１−（４−メチルシクロヘキシル）エチル−１−マレイミド］｝共重合体、｛［Ｎ−（１０−ウンデセニル）−１−マレイミド］−［（Ｓ）−（−）−１−（２，４−ジメチルシクロヘキシル）エチル−１−マレイミド］｝共重合体、｛［Ｎ−（１０−ウンデセニル）−１−マレイミド］−［（Ｓ）−（−）−１−（２，６−ジメチルシクロヘキシル）エチル−１−マレイミド］｝共重合体、｛［Ｎ−（１０−ウンデセニル）−１−マレイミド］−［（Ｓ）−（−）−１−（３，４−ジメチルシクロヘキシル）エチル−１−マレイミド］｝共重合体、｛［Ｎ−（１０−ウンデセニル）−１−マレイミド］−［（Ｓ）−（−）−１−（３，５−ジメチルシクロヘキシル）エチル−１−マレイミド］｝共重合体、｛［Ｎ−（１０−ウンデセニル）−１−マレイミド］−［（Ｓ）−（−）−１−（２−エチルシクロヘキシル）エチル−１−マレイミド］｝共重合体、｛［Ｎ−（１０−ウンデセニル）−１−マレイミド］−［（Ｓ）−（−）−１−（３−エチルシクロヘキシル）エチル−１−マレイミド］｝共重合体、｛［Ｎ−（１０−ウンデセニル）−１−マレイミド］−［（Ｓ）−（−）−１−（４−エチルシクロヘキシル）エチル−１−マレイミド］｝共重合体、｛［Ｎ−（１０−ウンデセニル）−１−マレイミド］−［（Ｓ）−（−）−１−（２，４−ジエチルシクロヘキシル）エチル−１−マレイミド］｝共重合体、｛［Ｎ−（１０−ウンデセニル）−１−マレイミド］−［（Ｓ）−（−）−１−（２，６−ジエチルシクロヘキシル）エチル−１−マレイミド］｝共重合体、｛［Ｎ−（１０−ウンデセニル）−１−マレイミド］−［（Ｓ）−（−）−１−（３，４−ジエチルシクロヘキシル）エチル−１−マレイミド］｝共重合体、｛［Ｎ−（１０−ウンデセニル）−１−マレイミド］−［（Ｓ）−（−）−１−（３，５−ジエチルシクロヘキシル）エチル−１−マレイミド］｝共重合体、｛［Ｎ−（１０−ウンデセニル）−１−マレイミド］−［（Ｓ）−（−）−１−（２−ｉ−プロピルシクロヘキシル）エチル−１−マレイミド］｝共重合体、｛［Ｎ−（１０−ウンデセニル）−１−マレイミド］−［（Ｓ）−（−）−１−（３−ｉ−プロピルシクロヘキシル）エチル−１−マレイミド］｝共重合体、｛［Ｎ−（１０−ウンデセニル）−１−マレイミド］−［（Ｓ）−（−）−１−（４−ｉ−プロピルシクロヘキシル）エチル−１−マレイミド］｝共重合体、｛［Ｎ−（１０−ウンデセニル）−１−マレイミド］−［（Ｓ）−（−）−１−（２，４−ジ−ｉ−プロピルシクロヘキシル）エチル−１−マレイミド］｝共重合体、｛［Ｎ−（１０−ウンデセニル）−１−マレイミド］−［（Ｓ）−（−）−１−（２，６−ジ−ｉ−プロピルシクロヘキシル）エチル−１−マレイミド］｝共重合体、｛［Ｎ−（１０−ウンデセニル）−１−マレイミド］−［（Ｓ）−（−）−１−（３，４−ジ−ｉ−プロピルシクロヘキシル）エチル−１−マレイミド］｝共重合体、｛［Ｎ−（１０−ウンデセニル）−１−マレイミド］−［（Ｓ）−（−）−１−（３，５−ジ−ｉ−プロピルシクロヘキシル）エチル−１−マレイミド］｝共重合体、｛［Ｎ−（１０−ウンデセニル）−１−マレイミド］−［（Ｓ）−（−）−１−（２−メトキシシクロヘキシル）エチル−１−マレイミド］｝共重合体、｛［Ｎ−（１０−ウンデセニル）−１−マレイミド］−［（Ｓ）−（−）−１−（３−メトキシシクロヘキシル）エチル−１−マレイミド］｝共重合体、｛［Ｎ−（１０−ウンデセニル）−１−マレイミド］−［（Ｓ）−（−）−１−（４−メトキシシクロヘキシル）エチル−１−マレイミド］｝共重合体、｛［Ｎ−（１０−ウンデセニル）−１−マレイミド］−［（Ｓ）−（−）−１−（２，４−ジメトキシシクロヘキシル）エチル−１−マレイミド］｝共重合体、｛［Ｎ−（１０−ウンデセニル）−１−マレイミド］−［（Ｓ）−（−）−１−（２，６−ジメトキシシクロヘキシル）エチル−１−マレイミド］｝共重合体、｛［Ｎ−（１０−ウンデセニル）−１−マレイミド］−［（Ｓ）−（−）−１−（３，４−ジメトキシシクロヘキシル）エチル−１−マレイミド］｝共重合体、｛［Ｎ−（１０−ウンデセニル）−１−マレイミド］−［（Ｓ）−（−）−１−（３，５−ジメトキシシクロヘキシル）エチル−１−マレイミド］｝共重合体、｛［Ｎ−（１０−ウンデセニル）−１−マレイミド］−［（Ｓ）−（−）−１−（２−エトキシシクロヘキシル）エチル−１−マレイミド］｝共重合体、｛［Ｎ−（１０−ウンデセニル）−１−マレイミド］−［（Ｓ）−（−）−１−（３−エトキシシクロヘキシル）エチル−１−マレイミド］｝共重合体、｛［Ｎ−（１０−ウンデセニル）−１−マレイミド］−［（Ｓ）−（−）−１−（４−エトキシシクロヘキシル）エチル−１−マレイミド］｝共重合体、｛［Ｎ−（１０−ウンデセニル）−１−マレイミド］−［（Ｓ）−（−）−１−（２，４−ジエトキシシクロヘキシル）エチル−１−マレイミド］｝共重合体、｛［Ｎ−（１０−ウンデセニル）−１−マレイミド］−［（Ｓ）−（−）−１−（２，６−ジエトキシシクロヘキシル）エチル−１−マレイミド］｝共重合体、｛［Ｎ−（１０−ウンデセニル）−１−マレイミド］−［（Ｓ）−（−）−１−（３，４−ジエトキシシクロヘキシル）エチル−１−マレイミド］｝共重合体、｛［Ｎ−（１０−ウンデセニル）−１−マレイミド］−［（Ｓ）−（−）−１−（３，５−ジエトキシシクロヘキシル）エチル−１−マレイミド］｝共重合体等が例示される。
【００８６】
また、上記一般式（１）においてＸが炭素数４〜９の直鎖状のアルキレン基であって、且つ上記一般式（３）において、置換基Ｒ１〜Ｒ５のうち、少なくとも一つの置換基がメチル基、エチル基、炭素数３〜１０の直鎖状、分岐状若しくは環式のアルキル基、メトキシ基、エトキシ基、又は炭素数３〜１０の直鎖状、分岐状若しくは環式のアルコキシ基であり、残りの置換基が全て水素原子であって、なお且つ置換基Ｒ６がエチル基である該光学活性ポリマレイミド誘導体としては、具体的には、
｛［Ｎ−（５−ヘキセニル）−１−マレイミド］−［（Ｓ）−（−）−１−（２−メチルシクロヘキシル）−ｎ−プロピル−１−マレイミド］｝共重合体、｛［Ｎ−（５−ヘキセニル）−１−マレイミド］−［（Ｓ）−（−）−１−（３−メチルシクロヘキシル）−ｎ−プロピル−１−マレイミド］｝共重合体、｛［Ｎ−（５−ヘキセニル）−１−マレイミド］−［（Ｓ）−（−）−１−（４−メチルシクロヘキシル）−ｎ−プロピル−１−マレイミド］｝共重合体、｛［Ｎ−（５−ヘキセニル）−１−マレイミド］−［（Ｓ）−（−）−１−（２，４−ジメチルシクロヘキシル）−ｎ−プロピル−１−マレイミド］｝共重合体、｛［Ｎ−（５−ヘキセニル）−１−マレイミド］−［（Ｓ）−（−）−１−（２，６−ジメチルシクロヘキシル）−ｎ−プロピル−１−マレイミド］｝共重合体、｛［Ｎ−（５−ヘキセニル）−１−マレイミド］−［（Ｓ）−（−）−１−（３，４−ジメチルシクロヘキシル）−ｎ−プロピル−１−マレイミド］｝共重合体、｛［Ｎ−（５−ヘキセニル）−１−マレイミド］−［（Ｓ）−（−）−１−（３，５−ジメチルシクロヘキシル）−ｎ−プロピル−１−マレイミド］｝共重合体、｛［Ｎ−（５−ヘキセニル）−１−マレイミド］−［（Ｓ）−（−）−１−（２−エチルシクロヘキシル）−ｎ−プロピル−１−マレイミド］｝共重合体、｛［Ｎ−（５−ヘキセニル）−１−マレイミド］−［（Ｓ）−（−）−１−（３−エチルシクロヘキシル）−ｎ−プロピル−１−マレイミド］｝共重合体、｛［Ｎ−（５−ヘキセニル）−１−マレイミド］−［（Ｓ）−（−）−１−（４−エチルシクロヘキシル）−ｎ−プロピル−１−マレイミド］｝共重合体、｛［Ｎ−（５−ヘキセニル）−１−マレイミド］−［（Ｓ）−（−）−１−（２，４−ジエチルシクロヘキシル）−ｎ−プロピル−１−マレイミド］｝共重合体、｛［Ｎ−（５−ヘキセニル）−１−マレイミド］−［（Ｓ）−（−）−１−（２，６−ジエチルシクロヘキシル）−ｎ−プロピル−１−マレイミド］｝共重合体、｛［Ｎ−（５−ヘキセニル）−１−マレイミド］−［（Ｓ）−（−）−１−（３，４−ジエチルシクロヘキシル）−ｎ−プロピル−１−マレイミド］｝共重合体、｛［Ｎ−（５−ヘキセニル）−１−マレイミド］−［（Ｓ）−（−）−１−（３，５−ジエチルシクロヘキシル）−ｎ−プロピル−１−マレイミド］｝共重合体、｛［Ｎ−（５−ヘキセニル）−１−マレイミド］−［（Ｓ）−（−）−１−（２−ｉ−プロピルシクロヘキシル）−ｎ−プロピル−１−マレイミド］｝共重合体、｛［Ｎ−（５−ヘキセニル）−１−マレイミド］−［（Ｓ）−（−）−１−（３−ｉ−プロピルシクロヘキシル）−ｎ−プロピル−１−マレイミド］｝共重合体、｛［Ｎ−（５−ヘキセニル）−１−マレイミド］−［（Ｓ）−（−）−１−（４−ｉ−プロピルシクロヘキシル）−ｎ−プロピル−１−マレイミド］｝共重合体、｛［Ｎ−（５−ヘキセニル）−１−マレイミド］−［（Ｓ）−（−）−１−（２，４−ジ−ｉ−プロピルシクロヘキシル）−ｎ−プロピル−１−マレイミド］｝共重合体、｛［Ｎ−（５−ヘキセニル）−１−マレイミド］−［（Ｓ）−（−）−１−（２，６−ジ−ｉ−プロピルシクロヘキシル）−ｎ−プロピル−１−マレイミド］｝共重合体、｛［Ｎ−（５−ヘキセニル）−１−マレイミド］−［（Ｓ）−（−）−１−（３，４−ジ−ｉ−プロピルシクロヘキシル）−ｎ−プロピル−１−マレイミド］｝共重合体、｛［Ｎ−（５−ヘキセニル）−１−マレイミド］−［（Ｓ）−（−）−１−（３，５−ジ−ｉ−プロピルシクロヘキシル）−ｎ−プロピル−１−マレイミド］｝共重合体、｛［Ｎ−（５−ヘキセニル）−１−マレイミド］−［（Ｓ）−（−）−１−（２−メトキシシクロヘキシル）−ｎ−プロピル−１−マレイミド］｝共重合体、｛［Ｎ−（５−ヘキセニル）−１−マレイミド］−［（Ｓ）−（−）−１−（３−メトキシシクロヘキシル）−ｎ−プロピル−１−マレイミド］｝共重合体、｛［Ｎ−（５−ヘキセニル）−１−マレイミド］−［（Ｓ）−（−）−１−（４−メトキシシクロヘキシル）−ｎ−プロピル−１−マレイミド］｝共重合体、｛［Ｎ−（５−ヘキセニル）−１−マレイミド］−［（Ｓ）−（−）−１−（２，４−ジメトキシシクロヘキシル）−ｎ−プロピル−１−マレイミド］｝共重合体、｛［Ｎ−（５−ヘキセニル）−１−マレイミド］−［（Ｓ）−（−）−１−（２，６−ジメトキシシクロヘキシル）−ｎ−プロピル−１−マレイミド］｝共重合体、｛［Ｎ−（５−ヘキセニル）−１−マレイミド］−［（Ｓ）−（−）−１−（３，４−ジメトキシシクロヘキシル）−ｎ−プロピル−１−マレイミド］｝共重合体、｛［Ｎ−（５−ヘキセニル）−１−マレイミド］−［（Ｓ）−（−）−１−（３，５−ジメトキシシクロヘキシル）−ｎ−プロピル−１−マレイミド］｝共重合体、｛［Ｎ−（５−ヘキセニル）−１−マレイミド］−［（Ｓ）−（−）−１−（２−エトキシシクロヘキシル）−ｎ−プロピル−１−マレイミド］｝共重合体、｛［Ｎ−（５−ヘキセニル）−１−マレイミド］−［（Ｓ）−（−）−１−（３−エトキシシクロヘキシル）−ｎ−プロピル−１−マレイミド］｝共重合体、｛［Ｎ−（５−ヘキセニル）−１−マレイミド］−［（Ｓ）−（−）−１−（４−エトキシシクロヘキシル）−ｎ−プロピル−１−マレイミド］｝共重合体、｛［Ｎ−（５−ヘキセニル）−１−マレイミド］−［（Ｓ）−（−）−１−（２，４−ジエトキシシクロヘキシル）−ｎ−プロピル−１−マレイミド］｝共重合体、｛［Ｎ−（５−ヘキセニル）−１−マレイミド］−［（Ｓ）−（−）−１−（２，６−ジエトキシシクロヘキシル）−ｎ−プロピル−１−マレイミド］｝共重合体、｛［Ｎ−（５−ヘキセニル）−１−マレイミド］−［（Ｓ）−（−）−１−（３，４−ジエトキシシクロヘキシル）−ｎ−プロピル−１−マレイミド］｝共重合体、｛［Ｎ−（５−ヘキセニル）−１−マレイミド］−［（Ｓ）−（−）−１−（３，５−ジエトキシシクロヘキシル）−ｎ−プロピル−１−マレイミド］｝共重合体等が例示される。
【００８７】
さらには、｛［Ｎ−（１０−ウンデセニル）−１−マレイミド］−［（Ｓ）−（−）−１−（２−メチルシクロヘキシル）−ｎ−プロピル−１−マレイミド］｝共重合体、｛［Ｎ−（１０−ウンデセニル）−１−マレイミド］−［（Ｓ）−（−）−１−（３−メチルシクロヘキシル）−ｎ−プロピル−１−マレイミド］｝共重合体、｛［Ｎ−（１０−ウンデセニル）−１−マレイミド］−［（Ｓ）−（−）−１−（４−メチルシクロヘキシル）−ｎ−プロピル−１−マレイミド］｝共重合体、｛［Ｎ−（１０−ウンデセニル）−１−マレイミド］−［（Ｓ）−（−）−１−（２，４−ジメチルシクロヘキシル）−ｎ−プロピル−１−マレイミド］｝共重合体、｛［Ｎ−（１０−ウンデセニル）−１−マレイミド］−［（Ｓ）−（−）−１−（２，６−ジメチルシクロヘキシル）−ｎ−プロピル−１−マレイミド］｝共重合体、｛［Ｎ−（１０−ウンデセニル）−１−マレイミド］−［（Ｓ）−（−）−１−（３，４−ジメチルシクロヘキシル）−ｎ−プロピル−１−マレイミド］｝共重合体、｛［Ｎ−（１０−ウンデセニル）−１−マレイミド］−［（Ｓ）−（−）−１−（３，５−ジメチルシクロヘキシル）−ｎ−プロピル−１−マレイミド］｝共重合体、｛［Ｎ−（１０−ウンデセニル）−１−マレイミド］−［（Ｓ）−（−）−１−（２−エチルシクロヘキシル）−ｎ−プロピル−１−マレイミド］｝共重合体、｛［Ｎ−（１０−ウンデセニル）−１−マレイミド］−［（Ｓ）−（−）−１−（３−エチルシクロヘキシル）−ｎ−プロピル−１−マレイミド］｝共重合体、｛［Ｎ−（１０−ウンデセニル）−１−マレイミド］−［（Ｓ）−（−）−１−（４−エチルシクロヘキシル）−ｎ−プロピル−１−マレイミド］｝共重合体、｛［Ｎ−（１０−ウンデセニル）−１−マレイミド］−［（Ｓ）−（−）−１−（２，４−ジエチルシクロヘキシル）−ｎ−プロピル−１−マレイミド］｝共重合体、｛［Ｎ−（１０−ウンデセニル）−１−マレイミド］−［（Ｓ）−（−）−１−（２，６−ジエチルシクロヘキシル）−ｎ−プロピル−１−マレイミド］｝共重合体、｛［Ｎ−（１０−ウンデセニル）−１−マレイミド］−［（Ｓ）−（−）−１−（３，４−ジエチルシクロヘキシル）−ｎ−プロピル−１−マレイミド］｝共重合体、｛［Ｎ−（１０−ウンデセニル）−１−マレイミド］−［（Ｓ）−（−）−１−（３，５−ジエチルシクロヘキシル）−ｎ−プロピル−１−マレイミド］｝共重合体、｛［Ｎ−（１０−ウンデセニル）−１−マレイミド］−［（Ｓ）−（−）−１−（２−ｉ−プロピルシクロヘキシル）−ｎ−プロピル−１−マレイミド］｝共重合体、｛［Ｎ−（１０−ウンデセニル）−１−マレイミド］−［（Ｓ）−（−）−１−（３−ｉ−プロピルシクロヘキシル）−ｎ−プロピル−１−マレイミド］｝共重合体、｛［Ｎ−（１０−ウンデセニル）−１−マレイミド］−［（Ｓ）−（−）−１−（４−ｉ−プロピルシクロヘキシル）−ｎ−プロピル−１−マレイミド］｝共重合体、｛［Ｎ−（１０−ウンデセニル）−１−マレイミド］−［（Ｓ）−（−）−１−（２，４−ジ−ｉ−プロピルシクロヘキシル）−ｎ−プロピル−１−マレイミド］｝共重合体、｛［Ｎ−（１０−ウンデセニル）−１−マレイミド］−［（Ｓ）−（−）−１−（２，６−ジ−ｉ−プロピルシクロヘキシル）−ｎ−プロピル−１−マレイミド］｝共重合体、｛［Ｎ−（１０−ウンデセニル）−１−マレイミド］−［（Ｓ）−（−）−１−（３，４−ジ−ｉ−プロピルシクロヘキシル）−ｎ−プロピル−１−マレイミド］｝共重合体、｛［Ｎ−（１０−ウンデセニル）−１−マレイミド］−［（Ｓ）−（−）−１−（３，５−ジ−ｉ−プロピルシクロヘキシル）−ｎ−プロピル−１−マレイミド］｝共重合体、｛［Ｎ−（１０−ウンデセニル）−１−マレイミド］−［（Ｓ）−（−）−１−（２−メトキシシクロヘキシル）−ｎ−プロピル−１−マレイミド］｝共重合体、｛［Ｎ−（１０−ウンデセニル）−１−マレイミド］−［（Ｓ）−（−）−１−（３−メトキシシクロヘキシル）−ｎ−プロピル−１−マレイミド］｝共重合体、｛［Ｎ−（１０−ウンデセニル）−１−マレイミド］−［（Ｓ）−（−）−１−（４−メトキシシクロヘキシル）−ｎ−プロピル−１−マレイミド］｝共重合体、｛［Ｎ−（１０−ウンデセニル）−１−マレイミド］−［（Ｓ）−（−）−１−（２，４−ジメトキシシクロヘキシル）−ｎ−プロピル−１−マレイミド］｝共重合体、｛［Ｎ−（１０−ウンデセニル）−１−マレイミド］−［（Ｓ）−（−）−１−（２，６−ジメトキシシクロヘキシル）−ｎ−プロピル−１−マレイミド］｝共重合体、｛［Ｎ−（１０−ウンデセニル）−１−マレイミド］−［（Ｓ）−（−）−１−（３，４−ジメトキシシクロヘキシル）−ｎ−プロピル−１−マレイミド］｝共重合体、｛［Ｎ−（１０−ウンデセニル）−１−マレイミド］−［（Ｓ）−（−）−１−（３，５−ジメトキシシクロヘキシル）−ｎ−プロピル−１−マレイミド］｝共重合体、｛［Ｎ−（１０−ウンデセニル）−１−マレイミド］−［（Ｓ）−（−）−１−（２−エトキシシクロヘキシル）−ｎ−プロピル−１−マレイミド］｝共重合体、｛［Ｎ−（１０−ウンデセニル）−１−マレイミド］−［（Ｓ）−（−）−１−（３−エトキシシクロヘキシル）−ｎ−プロピル−１−マレイミド］｝共重合体、｛［Ｎ−（１０−ウンデセニル）−１−マレイミド］−［（Ｓ）−（−）−１−（４−エトキシシクロヘキシル）−ｎ−プロピル−１−マレイミド］｝共重合体、｛［Ｎ−（１０−ウンデセニル）−１−マレイミド］−［（Ｓ）−（−）−１−（２，４−ジエトキシシクロヘキシル）−ｎ−プロピル−１−マレイミド］｝共重合体、｛［Ｎ−（１０−ウンデセニル）−１−マレイミド］−［（Ｓ）−（−）−１−（２，６−ジエトキシシクロヘキシル）−ｎ−プロピル−１−マレイミド］｝共重合体、｛［Ｎ−（１０−ウンデセニル）−１−マレイミド］−［（Ｓ）−（−）−１−（３，４−ジエトキシシクロヘキシル）−ｎ−プロピル−１−マレイミド］｝共重合体、｛［Ｎ−（１０−ウンデセニル）−１−マレイミド］−［（Ｓ）−（−）−１−（３，５−ジエトキシシクロヘキシル）−ｎ−プロピル−１−マレイミド］｝共重合体等が例示される。
【００８８】
また、上記一般式（１）においてＸが炭素数４〜９の直鎖状のアルキレン基であって、且つ上記一般式（３）において、置換基Ｒ１〜Ｒ５のうち、少なくとも一つの置換基がメチル基、エチル基、炭素数３〜１０の直鎖状、分岐状若しくは環式のアルキル基、メトキシ基、エトキシ基、又は炭素数３〜１０の直鎖状、分岐状若しくは環式のアルコキシ基であり、残りの置換基が全て水素原子であって、なお且つ置換基Ｒ６がメトキシ基である該光学活性ポリマレイミド誘導体としては、具体的には、
｛［Ｎ−（５−ヘキセニル）−１−マレイミド］−［（Ｓ）−（−）−（２−メチルシクロヘキシル）メトキシメチルマレイミド］｝共重合体、｛［Ｎ−（５−ヘキセニル）−１−マレイミド］−［（Ｓ）−（−）−（３−メチルシクロヘキシル）メトキシメチルマレイミド］｝共重合体、｛［Ｎ−（５−ヘキセニル）−１−マレイミド］−［（Ｓ）−（−）−（４−メチルシクロヘキシル）メトキシメチルマレイミド］｝共重合体、｛［Ｎ−（５−ヘキセニル）−１−マレイミド］−［（Ｓ）−（−）−（２，４−ジメチルシクロヘキシル）メトキシメチルマレイミド］｝共重合体、｛［Ｎ−（５−ヘキセニル）−１−マレイミド］−［（Ｓ）−（−）−（２，６−ジメチルシクロヘキシル）メトキシメチルマレイミド］｝共重合体、｛［Ｎ−（５−ヘキセニル）−１−マレイミド］−［（Ｓ）−（−）−（３，４−ジメチルシクロヘキシル）メトキシメチルマレイミド］｝共重合体、｛［Ｎ−（５−ヘキセニル）−１−マレイミド］−［（Ｓ）−（−）−（３，５−ジメチルシクロヘキシル）メトキシメチルマレイミド］｝共重合体、｛［Ｎ−（５−ヘキセニル）−１−マレイミド］−［（Ｓ）−（−）−（２−エチルシクロヘキシル）メトキシメチルマレイミド］｝共重合体、｛［Ｎ−（５−ヘキセニル）−１−マレイミド］−［（Ｓ）−（−）−（３−エチルシクロヘキシル）メトキシメチルマレイミド］｝共重合体、｛［Ｎ−（５−ヘキセニル）−１−マレイミド］−［（Ｓ）−（−）−（４−エチルシクロヘキシル）メトキシメチルマレイミド］｝共重合体、｛［Ｎ−（５−ヘキセニル）−１−マレイミド］−［（Ｓ）−（−）−（２，４−ジエチルシクロヘキシル）メトキシメチルマレイミド］｝共重合体、｛［Ｎ−（５−ヘキセニル）−１−マレイミド］−［（Ｓ）−（−）−（２，６−ジエチルシクロヘキシル）メトキシメチルマレイミド］｝共重合体、｛［Ｎ−（５−ヘキセニル）−１−マレイミド］−［（Ｓ）−（−）−（３，４−ジエチルシクロヘキシル）メトキシメチルマレイミド］｝共重合体、｛［Ｎ−（５−ヘキセニル）−１−マレイミド］−［（Ｓ）−（−）−（３，５−ジエチルシクロヘキシル）メトキシメチルマレイミド］｝共重合体、｛［Ｎ−（５−ヘキセニル）−１−マレイミド］−［（Ｓ）−（−）−（２−ｉ−プロピルシクロヘキシル）メトキシメチルマレイミド］｝共重合体、｛［Ｎ−（５−ヘキセニル）−１−マレイミド］−［（Ｓ）−（−）−（３−ｉ−プロピルシクロヘキシル）メトキシメチルマレイミド］｝共重合体、｛［Ｎ−（５−ヘキセニル）−１−マレイミド］−［（Ｓ）−（−）−（４−ｉ−プロピルシクロヘキシル）メトキシメチルマレイミド］｝共重合体、｛［Ｎ−（５−ヘキセニル）−１−マレイミド］−［（Ｓ）−（−）−（２，４−ジ−ｉ−プロピルシクロヘキシル）メトキシメチルマレイミド］｝共重合体、｛［Ｎ−（５−ヘキセニル）−１−マレイミド］−［（Ｓ）−（−）−（２，６−ジ−ｉ−プロピルシクロヘキシル）メトキシメチルマレイミド］｝共重合体、｛［Ｎ−（５−ヘキセニル）−１−マレイミド］−［（Ｓ）−（−）−（３，４−ジ−ｉ−プロピルシクロヘキシル）メトキシメチルマレイミド］｝共重合体、｛［Ｎ−（５−ヘキセニル）−１−マレイミド］−［（Ｓ）−（−）−（３，５−ジ−ｉ−プロピルシクロヘキシル）メトキシメチルマレイミド］｝共重合体、｛［Ｎ−（５−ヘキセニル）−１−マレイミド］−［（Ｓ）−（−）−（２−メトキシシクロヘキシル）メトキシメチルマレイミド］｝共重合体、｛［Ｎ−（５−ヘキセニル）−１−マレイミド］−［（Ｓ）−（−）−（３−メトキシシクロヘキシル）メトキシメチルマレイミド］｝共重合体、｛［Ｎ−（５−ヘキセニル）−１−マレイミド］−［（Ｓ）−（−）−（４−メトキシシクロヘキシル）メトキシメチルマレイミド］｝共重合体、｛［Ｎ−（５−ヘキセニル）−１−マレイミド］−［（Ｓ）−（−）−（２，４−ジメトキシシクロヘキシル）メトキシメチルマレイミド］｝共重合体、｛［Ｎ−（５−ヘキセニル）−１−マレイミド］−［（Ｓ）−（−）−（２，６−ジメトキシシクロヘキシル）メトキシメチルマレイミド］｝共重合体、｛［Ｎ−（５−ヘキセニル）−１−マレイミド］−［（Ｓ）−（−）−（３，４−ジメトキシシクロヘキシル）メトキシメチルマレイミド］｝共重合体、｛［Ｎ−（５−ヘキセニル）−１−マレイミド］−［（Ｓ）−（−）−（３，５−ジメトキシシクロヘキシル）メトキシメチルマレイミド］｝共重合体、｛［Ｎ−（５−ヘキセニル）−１−マレイミド］−［（Ｓ）−（−）−（２−エトキシシクロヘキシル）メトキシメチルマレイミド］｝共重合体、｛［Ｎ−（５−ヘキセニル）−１−マレイミド］−［（Ｓ）−（−）−（３−エトキシシクロヘキシル）メトキシメチルマレイミド］｝共重合体、｛［Ｎ−（５−ヘキセニル）−１−マレイミド］−［（Ｓ）−（−）−（４−エトキシシクロヘキシル）メトキシメチルマレイミド］｝共重合体、｛［Ｎ−（５−ヘキセニル）−１−マレイミド］−［（Ｓ）−（−）−（２，４−ジエトキシシクロヘキシル）メトキシメチルマレイミド］｝共重合体、｛［Ｎ−（５−ヘキセニル）−１−マレイミド］−［（Ｓ）−（−）−（２，６−ジエトキシシクロヘキシル）メトキシメチルマレイミド］｝共重合体、｛［Ｎ−（５−ヘキセニル）−１−マレイミド］−［（Ｓ）−（−）−（３，４−ジエトキシシクロヘキシル）メトキシメチルマレイミド］｝共重合体、｛［Ｎ−（５−ヘキセニル）−１−マレイミド］−［（Ｓ）−（−）−（３，５−ジエトキシシクロヘキシル）メトキシメチルマレイミド］｝共重合体等が例示される。
【００８９】
さらには、｛［Ｎ−（１０−ウンデセニル）−１−マレイミド］−［（Ｓ）−（−）−（２−メチルシクロヘキシル）メトキシメチルマレイミド］｝共重合体、｛［Ｎ−（１０−ウンデセニル）−１−マレイミド］−［（Ｓ）−（−）−（３−メチルシクロヘキシル）メトキシメチルマレイミド］｝共重合体、｛［Ｎ−（１０−ウンデセニル）−１−マレイミド］−［（Ｓ）−（−）−（４−メチルシクロヘキシル）メトキシメチルマレイミド］｝共重合体、｛［Ｎ−（１０−ウンデセニル）−１−マレイミド］−［（Ｓ）−（−）−（２，４−ジメチルシクロヘキシル）メトキシメチルマレイミド］｝共重合体、｛［Ｎ−（１０−ウンデセニル）−１−マレイミド］−［（Ｓ）−（−）−（２，６−ジメチルシクロヘキシル）メトキシメチルマレイミド］｝共重合体、｛［Ｎ−（１０−ウンデセニル）−１−マレイミド］−［（Ｓ）−（−）−（３，４−ジメチルシクロヘキシル）メトキシメチルマレイミド］｝共重合体、｛［Ｎ−（１０−ウンデセニル）−１−マレイミド］−［（Ｓ）−（−）−（３，５−ジメチルシクロヘキシル）メトキシメチルマレイミド］｝共重合体、｛［Ｎ−（１０−ウンデセニル）−１−マレイミド］−［（Ｓ）−（−）−（２−エチルシクロヘキシル）メトキシメチルマレイミド］｝共重合体、｛［Ｎ−（１０−ウンデセニル）−１−マレイミド］−［（Ｓ）−（−）−（３−エチルシクロヘキシル）メトキシメチルマレイミド］｝共重合体、｛［Ｎ−（１０−ウンデセニル）−１−マレイミド］−［（Ｓ）−（−）−（４−エチルシクロヘキシル）メトキシメチルマレイミド］｝共重合体、｛［Ｎ−（１０−ウンデセニル）−１−マレイミド］−［（Ｓ）−（−）−（２，４−ジエチルシクロヘキシル）メトキシメチルマレイミド］｝共重合体、｛［Ｎ−（１０−ウンデセニル）−１−マレイミド］−［（Ｓ）−（−）−（２，６−ジエチルシクロヘキシル）メトキシメチルマレイミド］｝共重合体、｛［Ｎ−（１０−ウンデセニル）−１−マレイミド］−［（Ｓ）−（−）−（３，４−ジエチルシクロヘキシル）メトキシメチルマレイミド］｝共重合体、｛［Ｎ−（１０−ウンデセニル）−１−マレイミド］−［（Ｓ）−（−）−（３，５−ジエチルシクロヘキシル）メトキシメチルマレイミド］｝共重合体、｛［Ｎ−（１０−ウンデセニル）−１−マレイミド］−［（Ｓ）−（−）−（２−ｉ−プロピルシクロヘキシル）メトキシメチルマレイミド］｝共重合体、｛［Ｎ−（１０−ウンデセニル）−１−マレイミド］−［（Ｓ）−（−）−（３−ｉ−プロピルシクロヘキシル）メトキシメチルマレイミド］｝共重合体、｛［Ｎ−（１０−ウンデセニル）−１−マレイミド］−［（Ｓ）−（−）−（４−ｉ−プロピルシクロヘキシル）メトキシメチルマレイミド］｝共重合体、｛［Ｎ−（１０−ウンデセニル）−１−マレイミド］−［（Ｓ）−（−）−（２，４−ジ−ｉ−プロピルシクロヘキシル）メトキシメチルマレイミド］｝共重合体、｛［Ｎ−（１０−ウンデセニル）−１−マレイミド］−［（Ｓ）−（−）−（２，６−ジ−ｉ−プロピルシクロヘキシル）メトキシメチルマレイミド］｝共重合体、｛［Ｎ−（１０−ウンデセニル）−１−マレイミド］−［（Ｓ）−（−）−（３，４−ジ−ｉ−プロピルシクロヘキシル）メトキシメチルマレイミド］｝共重合体、｛［Ｎ−（１０−ウンデセニル）−１−マレイミド］−［（Ｓ）−（−）−（３，５−ジ−ｉ−プロピルシクロヘキシル）メトキシメチルマレイミド］｝共重合体、｛［Ｎ−（１０−ウンデセニル）−１−マレイミド］−［（Ｓ）−（−）−（２−メトキシシクロヘキシル）メトキシメチルマレイミド］｝共重合体、｛［Ｎ−（１０−ウンデセニル）−１−マレイミド］−［（Ｓ）−（−）−（３−メトキシシクロヘキシル）メトキシメチルマレイミド］｝共重合体、｛［Ｎ−（１０−ウンデセニル）−１−マレイミド］−［（Ｓ）−（−）−（４−メトキシシクロヘキシル）メトキシメチルマレイミド］｝共重合体、｛［Ｎ−（１０−ウンデセニル）−１−マレイミド］−［（Ｓ）−（−）−（２，４−ジメトキシシクロヘキシル）メトキシメチルマレイミド］｝共重合体、｛［Ｎ−（１０−ウンデセニル）−１−マレイミド］−［（Ｓ）−（−）−（２，６−ジメトキシシクロヘキシル）メトキシメチルマレイミド］｝共重合体、｛［Ｎ−（１０−ウンデセニル）−１−マレイミド］−［（Ｓ）−（−）−（３，４−ジメトキシシクロヘキシル）メトキシメチルマレイミド］｝共重合体、｛［Ｎ−（１０−ウンデセニル）−１−マレイミド］−［（Ｓ）−（−）−（３，５−ジメトキシシクロヘキシル）メトキシメチルマレイミド］｝共重合体、｛［Ｎ−（１０−ウンデセニル）−１−マレイミド］−［（Ｓ）−（−）−（２−エトキシシクロヘキシル）メトキシメチルマレイミド］｝共重合体、｛［Ｎ−（１０−ウンデセニル）−１−マレイミド］−［（Ｓ）−（−）−（３−エトキシシクロヘキシル）メトキシメチルマレイミド］｝共重合体、｛［Ｎ−（１０−ウンデセニル）−１−マレイミド］−［（Ｓ）−（−）−（４−エトキシシクロヘキシル）メトキシメチルマレイミド］｝共重合体、｛［Ｎ−（１０−ウンデセニル）−１−マレイミド］−［（Ｓ）−（−）−（２，４−ジエトキシシクロヘキシル）メトキシメチルマレイミド］｝共重合体、｛［Ｎ−（１０−ウンデセニル）−１−マレイミド］−［（Ｓ）−（−）−（２，６−ジエトキシシクロヘキシル）メトキシメチルマレイミド］｝共重合体、｛［Ｎ−（１０−ウンデセニル）−１−マレイミド］−［（Ｓ）−（−）−（３，４−ジエトキシシクロヘキシル）メトキシメチルマレイミド］｝共重合体、｛［Ｎ−（１０−ウンデセニル）−１−マレイミド］−［（Ｓ）−（−）−（３，５−ジエトキシシクロヘキシル）メトキシメチルマレイミド］｝共重合体等が例示される。
【００９０】
また、上記一般式（１）においてＸが炭素数４〜９の直鎖状のアルキレン基であって、且つ上記一般式（３）において、置換基Ｒ１〜Ｒ５のうち、少なくとも一つの置換基がメチル基、エチル基、炭素数３〜１０の直鎖状、分岐状若しくは環式のアルキル基、メトキシ基、エトキシ基、又は炭素数３〜１０の直鎖状、分岐状若しくは環式のアルコキシ基であり、残りの置換基が全て水素原子であって、なお且つ置換基Ｒ６がメトキシカルボニル基である該光学活性ポリマレイミド誘導体としては、具体的には、
｛［Ｎ−（５−ヘキセニル）−１−マレイミド］−［（Ｓ）−（−）−（２−メチルシクロヘキシル）メトキシカルボニルメチルマレイミド］｝共重合体、｛［Ｎ−（５−ヘキセニル）−１−マレイミド］−［（Ｓ）−（−）−（３−メチルシクロヘキシル）メトキシカルボニルメチルマレイミド］｝共重合体、｛［Ｎ−（５−ヘキセニル）−１−マレイミド］−［（Ｓ）−（−）−（４−メチルシクロヘキシル）メトキシカルボニルメチルマレイミド］｝共重合体、｛［Ｎ−（５−ヘキセニル）−１−マレイミド］−［（Ｓ）−（−）−（２，４−ジメチルシクロヘキシル）メトキシカルボニルメチルマレイミド］｝共重合体、｛［Ｎ−（５−ヘキセニル）−１−マレイミド］−［（Ｓ）−（−）−（２，６−ジメチルシクロヘキシル）メトキシカルボニルメチルマレイミド］｝共重合体、｛［Ｎ−（５−ヘキセニル）−１−マレイミド］−［（Ｓ）−（−）−（３，４−ジメチルシクロヘキシル）メトキシカルボニルメチルマレイミド］｝共重合体、｛［Ｎ−（５−ヘキセニル）−１−マレイミド］−［（Ｓ）−（−）−（３，５−ジメチルシクロヘキシル）メトキシカルボニルメチルマレイミド］｝共重合体、｛［Ｎ−（５−ヘキセニル）−１−マレイミド］−［（Ｓ）−（−）−（２−エチルシクロヘキシル）メトキシカルボニルメチルマレイミド］｝共重合体、｛［Ｎ−（５−ヘキセニル）−１−マレイミド］−［（Ｓ）−（−）−（３−エチルシクロヘキシル）メトキシカルボニルメチルマレイミド］｝共重合体、｛［Ｎ−（５−ヘキセニル）−１−マレイミド］−［（Ｓ）−（−）−（４−エチルシクロヘキシル）メトキシカルボニルメチルマレイミド］｝共重合体、｛［Ｎ−（５−ヘキセニル）−１−マレイミド］−［（Ｓ）−（−）−（２，４−ジエチルシクロヘキシル）メトキシカルボニルメチルマレイミド］｝共重合体、｛［Ｎ−（５−ヘキセニル）−１−マレイミド］−［（Ｓ）−（−）−（２，６−ジエチルシクロヘキシル）メトキシカルボニルメチルマレイミド］｝共重合体、｛［Ｎ−（５−ヘキセニル）−１−マレイミド］−［（Ｓ）−（−）−（３，４−ジエチルシクロヘキシル）メトキシカルボニルメチルマレイミド］｝共重合体、｛［Ｎ−（５−ヘキセニル）−１−マレイミド］−［（Ｓ）−（−）−（３，５−ジエチルシクロヘキシル）メトキシカルボニルメチルマレイミド］｝共重合体、｛［Ｎ−（５−ヘキセニル）−１−マレイミド］−［（Ｓ）−（−）−（２−ｉ−プロピルシクロヘキシル）メトキシカルボニルメチルマレイミド］｝共重合体、｛［Ｎ−（５−ヘキセニル）−１−マレイミド］−［（Ｓ）−（−）−（３−ｉ−プロピルシクロヘキシル）メトキシカルボニルメチルマレイミド］｝共重合体、｛［Ｎ−（５−ヘキセニル）−１−マレイミド］−［（Ｓ）−（−）−（４−ｉ−プロピルシクロヘキシル）メトキシカルボニルメチルマレイミド］｝共重合体、｛［Ｎ−（５−ヘキセニル）−１−マレイミド］−［（Ｓ）−（−）−（２，４−ジ−ｉ−プロピルシクロヘキシル）メトキシカルボニルメチルマレイミド］｝共重合体、｛［Ｎ−（５−ヘキセニル）−１−マレイミド］−［（Ｓ）−（−）−（２，６−ジ−ｉ−プロピルシクロヘキシル）メトキシカルボニルメチルマレイミド］｝共重合体、｛［Ｎ−（５−ヘキセニル）−１−マレイミド］−［（Ｓ）−（−）−（３，４−ジ−ｉ−プロピルシクロヘキシル）メトキシカルボニルメチルマレイミド］｝共重合体、｛［Ｎ−（５−ヘキセニル）−１−マレイミド］−［（Ｓ）−（−）−（３，５−ジ−ｉ−プロピルシクロヘキシル）メトキシカルボニルメチルマレイミド］｝共重合体、｛［Ｎ−（５−ヘキセニル）−１−マレイミド］−［（Ｓ）−（−）−（２−メトキシシクロヘキシル）メトキシカルボニルメチルマレイミド］｝共重合体、｛［Ｎ−（５−ヘキセニル）−１−マレイミド］−［（Ｓ）−（−）−（３−メトキシシクロヘキシル）メトキシカルボニルメチルマレイミド］｝共重合体、｛［Ｎ−（５−ヘキセニル）−１−マレイミド］−［（Ｓ）−（−）−（４−メトキシシクロヘキシル）メトキシカルボニルメチルマレイミド］｝共重合体、｛［Ｎ−（５−ヘキセニル）−１−マレイミド］−［（Ｓ）−（−）−（２，４−ジメトキシシクロヘキシル）メトキシカルボニルメチルマレイミド］｝共重合体、｛［Ｎ−（５−ヘキセニル）−１−マレイミド］−［（Ｓ）−（−）−（２，６−ジメトキシシクロヘキシル）メトキシカルボニルメチルマレイミド］｝共重合体、｛［Ｎ−（５−ヘキセニル）−１−マレイミド］−［（Ｓ）−（−）−（３，４−ジメトキシシクロヘキシル）メトキシカルボニルメチルマレイミド］｝共重合体、｛［Ｎ−（５−ヘキセニル）−１−マレイミド］−［（Ｓ）−（−）−（３，５−ジメトキシシクロヘキシル）メトキシカルボニルメチルマレイミド］｝共重合体、｛［Ｎ−（５−ヘキセニル）−１−マレイミド］−［（Ｓ）−（−）−（２−エトキシシクロヘキシル）メトキシカルボニルメチルマレイミド］｝共重合体、｛［Ｎ−（５−ヘキセニル）−１−マレイミド］−［（Ｓ）−（−）−（３−エトキシシクロヘキシル）メトキシカルボニルメチルマレイミド］｝共重合体、｛［Ｎ−（５−ヘキセニル）−１−マレイミド］−［（Ｓ）−（−）−（４−エトキシシクロヘキシル）メトキシカルボニルメチルマレイミド］｝共重合体、｛［Ｎ−（５−ヘキセニル）−１−マレイミド］−［（Ｓ）−（−）−（２，４−ジエトキシシクロヘキシル）メトキシカルボニルメチルマレイミド］｝共重合体、｛［Ｎ−（５−ヘキセニル）−１−マレイミド］−［（Ｓ）−（−）−（２，６−ジエトキシシクロヘキシル）メトキシカルボニルメチルマレイミド］｝共重合体、｛［Ｎ−（５−ヘキセニル）−１−マレイミド］−［（Ｓ）−（−）−（３，４−ジエトキシシクロヘキシル）メトキシカルボニルメチルマレイミド］｝共重合体、｛［Ｎ−（５−ヘキセニル）−１−マレイミド］−［（Ｓ）−（−）−（３，５−ジエトキシシクロヘキシル）メトキシカルボニルメチルマレイミド］｝共重合体等が例示される。
【００９１】
さらには、｛［Ｎ−（１０−ウンデセニル）−１−マレイミド］−［（Ｓ）−（−）−（２−メチルシクロヘキシル）メトキシカルボニルメチルマレイミド］｝共重合体、｛［Ｎ−（１０−ウンデセニル）−１−マレイミド］−［（Ｓ）−（−）−（３−メチルシクロヘキシル）メトキシカルボニルメチルマレイミド］｝共重合体、｛［Ｎ−（１０−ウンデセニル）−１−マレイミド］−［（Ｓ）−（−）−（４−メチルシクロヘキシル）メトキシカルボニルメチルマレイミド］｝共重合体、｛［Ｎ−（１０−ウンデセニル）−１−マレイミド］−［（Ｓ）−（−）−（２，４−ジメチルシクロヘキシル）メトキシカルボニルメチルマレイミド］｝共重合体、｛［Ｎ−（１０−ウンデセニル）−１−マレイミド］−［（Ｓ）−（−）−（２，６−ジメチルシクロヘキシル）メトキシカルボニルメチルマレイミド］｝共重合体、｛［Ｎ−（１０−ウンデセニル）−１−マレイミド］−［（Ｓ）−（−）−（３，４−ジメチルシクロヘキシル）メトキシカルボニルメチルマレイミド］｝共重合体、｛［Ｎ−（１０−ウンデセニル）−１−マレイミド］−［（Ｓ）−（−）−（３，５−ジメチルシクロヘキシル）メトキシカルボニルメチルマレイミド］｝共重合体、｛［Ｎ−（１０−ウンデセニル）−１−マレイミド］−［（Ｓ）−（−）−（２−エチルシクロヘキシル）メトキシカルボニルメチルマレイミド］｝共重合体、｛［Ｎ−（１０−ウンデセニル）−１−マレイミド］−［（Ｓ）−（−）−（３−エチルシクロヘキシル）メトキシカルボニルメチルマレイミド］｝共重合体、｛［Ｎ−（１０−ウンデセニル）−１−マレイミド］−［（Ｓ）−（−）−（４−エチルシクロヘキシル）メトキシカルボニルメチルマレイミド］｝共重合体、｛［Ｎ−（１０−ウンデセニル）−１−マレイミド］−［（Ｓ）−（−）−（２，４−ジエチルシクロヘキシル）メトキシカルボニルメチルマレイミド］｝共重合体、｛［Ｎ−（１０−ウンデセニル）−１−マレイミド］−［（Ｓ）−（−）−（２，６−ジエチルシクロヘキシル）メトキシカルボニルメチルマレイミド］｝共重合体、｛［Ｎ−（１０−ウンデセニル）−１−マレイミド］−［（Ｓ）−（−）−（３，４−ジエチルシクロヘキシル）メトキシカルボニルメチルマレイミド］｝共重合体、｛［Ｎ−（１０−ウンデセニル）−１−マレイミド］−［（Ｓ）−（−）−（３，５−ジエチルシクロヘキシル）メトキシカルボニルメチルマレイミド］｝共重合体、｛［Ｎ−（１０−ウンデセニル）−１−マレイミド］−［（Ｓ）−（−）−（２−ｉ−プロピルシクロヘキシル）メトキシカルボニルメチルマレイミド］｝共重合体、｛［Ｎ−（１０−ウンデセニル）−１−マレイミド］−［（Ｓ）−（−）−（３−ｉ−プロピルシクロヘキシル）メトキシカルボニルメチルマレイミド］｝共重合体、｛［Ｎ−（１０−ウンデセニル）−１−マレイミド］−［（Ｓ）−（−）−（４−ｉ−プロピルシクロヘキシル）メトキシカルボニルメチルマレイミド］｝共重合体、｛［Ｎ−（１０−ウンデセニル）−１−マレイミド］−［（Ｓ）−（−）−（２，４−ジ−ｉ−プロピルシクロヘキシル）メトキシカルボニルメチルマレイミド］｝共重合体、｛［Ｎ−（１０−ウンデセニル）−１−マレイミド］−［（Ｓ）−（−）−（２，６−ジ−ｉ−プロピルシクロヘキシル）メトキシカルボニルメチルマレイミド］｝共重合体、｛［Ｎ−（１０−ウンデセニル）−１−マレイミド］−［（Ｓ）−（−）−（３，４−ジ−ｉ−プロピルシクロヘキシル）メトキシカルボニルメチルマレイミド］｝共重合体、｛［Ｎ−（１０−ウンデセニル）−１−マレイミド］−［（Ｓ）−（−）−（３，５−ジ−ｉ−プロピルシクロヘキシル）メトキシカルボニルメチルマレイミド］｝共重合体、｛［Ｎ−（１０−ウンデセニル）−１−マレイミド］−［（Ｓ）−（−）−（２−メトキシシクロヘキシル）メトキシカルボニルメチルマレイミド］｝共重合体、｛［Ｎ−（１０−ウンデセニル）−１−マレイミド］−［（Ｓ）−（−）−（３−メトキシシクロヘキシル）メトキシカルボニルメチルマレイミド］｝共重合体、｛［Ｎ−（１０−ウンデセニル）−１−マレイミド］−［（Ｓ）−（−）−（４−メトキシシクロヘキシル）メトキシカルボニルメチルマレイミド］｝共重合体、｛［Ｎ−（１０−ウンデセニル）−１−マレイミド］−［（Ｓ）−（−）−（２，４−ジメトキシシクロヘキシル）メトキシカルボニルメチルマレイミド］｝共重合体、｛［Ｎ−（１０−ウンデセニル）−１−マレイミド］−［（Ｓ）−（−）−（２，６−ジメトキシシクロヘキシル）メトキシカルボニルメチルマレイミド］｝共重合体、｛［Ｎ−（１０−ウンデセニル）−１−マレイミド］−［（Ｓ）−（−）−（３，４−ジメトキシシクロヘキシル）メトキシカルボニルメチルマレイミド］｝共重合体、｛［Ｎ−（１０−ウンデセニル）−１−マレイミド］−［（Ｓ）−（−）−（３，５−ジメトキシシクロヘキシル）メトキシカルボニルメチルマレイミド］｝共重合体、｛［Ｎ−（１０−ウンデセニル）−１−マレイミド］−［（Ｓ）−（−）−（２−エトキシシクロヘキシル）メトキシカルボニルメチルマレイミド］｝共重合体、｛［Ｎ−（１０−ウンデセニル）−１−マレイミド］−［（Ｓ）−（−）−（３−エトキシシクロヘキシル）メトキシカルボニルメチルマレイミド］｝共重合体、｛［Ｎ−（１０−ウンデセニル）−１−マレイミド］−［（Ｓ）−（−）−（４−エトキシシクロヘキシル）メトキシカルボニルメチルマレイミド］｝共重合体、｛［Ｎ−（１０−ウンデセニル）−１−マレイミド］−［（Ｓ）−（−）−（２，４−ジエトキシシクロヘキシル）メトキシカルボニルメチルマレイミド］｝共重合体、｛［Ｎ−（１０−ウンデセニル）−１−マレイミド］−［（Ｓ）−（−）−（２，６−ジエトキシシクロヘキシル）メトキシカルボニルメチルマレイミド］｝共重合体、｛［Ｎ−（１０−ウンデセニル）−１−マレイミド］−［（Ｓ）−（−）−（３，４−ジエトキシシクロヘキシル）メトキシカルボニルメチルマレイミド］｝共重合体、｛［Ｎ−（１０−ウンデセニル）−１−マレイミド］−［（Ｓ）−（−）−（３，５−ジエトキシシクロヘキシル）メトキシカルボニルメチルマレイミド］｝共重合体等が例示される。
【００９２】
本発明において、上記一般式（１）で示される構造単位及び上記一般式（４）で示される構造単位を含む光学活性ポリマレイミド誘導体としては、特に限定するものではないが、例えば、上記一般式（１）においてＸが炭素数４〜９の直鎖状のアルキレン基であって、且つ一般式（４）において、置換基Ｘ１−Ｒ１、Ｘ２−Ｒ２、Ｘ７−Ｒ７、Ｘ８−Ｒ８のうち、いずれか一つの置換基が、Ｘｎ（ここで、ｎは１、２、７又は８を表す。）においてメチレン基、酸素原子、カルボニル基、カルボニルオキシ基、カルボニルアミノ基、アミノカルボニル基、アミノカルボニルオキシ基又は単結合を表し、Ｒｎ（ここで、ｎは１、２、７又は８を表す。）において水素原子、メチル基、エチル基、炭素数３〜１０の直鎖状，分岐状若しくは環式のアルキル基、メトキシ基、エトキシ基、炭素数３〜１０の直鎖状，分岐状若しくは環式のアルコキシ基、炭素数５〜１０の芳香族基、又はベンジル基で表され、残りの置換基が全て水素原子である該光学活性ポリマレイミド誘導体としては、具体的には、
＜［Ｎ−（５−ヘキセニル）−１−マレイミド］−｛Ｎ−［（１Ｓ，２Ｓ）−２−メチルシクロペンチル］マレイミド｝＞共重合体、＜［Ｎ−（５−ヘキセニル）−１−マレイミド］−｛Ｎ−［（１Ｓ，２Ｓ）−２−エチルシクロペンチル］マレイミド｝＞共重合体、＜［Ｎ−（５−ヘキセニル）−１−マレイミド］−｛Ｎ−［（１Ｓ，２Ｓ）−２−ｉ−プロピルシクロペンチル］マレイミド｝＞共重合体、＜［Ｎ−（５−ヘキセニル）−１−マレイミド］−｛Ｎ−［（１Ｓ，２Ｓ）−２−ｎ−ブチルシクロペンチル］マレイミド｝＞共重合体、＜［Ｎ−（５−ヘキセニル）−１−マレイミド］−｛Ｎ−［（１Ｓ，２Ｓ）−２−フェニルシクロペンチル］マレイミド｝＞共重合体、＜［Ｎ−（５−ヘキセニル）−１−マレイミド］−｛Ｎ−［（１Ｓ，２Ｓ）−２−ベンジルシクロペンチル］マレイミド｝＞共重合体、＜［Ｎ−（５−ヘキセニル）−１−マレイミド］−｛Ｎ−［（１Ｓ，２Ｓ）−２−メトキシシクロペンチル］マレイミド｝＞共重合体、＜［Ｎ−（５−ヘキセニル）−１−マレイミド］−｛Ｎ−［（１Ｓ，２Ｓ）−２−エトキシシクロペンチル］マレイミド｝＞共重合体、＜［Ｎ−（５−ヘキセニル）−１−マレイミド］−｛Ｎ−［（１Ｓ，２Ｓ）−２−ｉ−プロポキシシクロペンチル］マレイミド｝＞共重合体、＜［Ｎ−（５−ヘキセニル）−１−マレイミド］−｛Ｎ−［（１Ｓ，２Ｓ）−２−フェノキシシクロペンチル］マレイミド｝＞共重合体、＜［Ｎ−（５−ヘキセニル）−１−マレイミド］−｛Ｎ−［（１Ｓ，２Ｓ）−２−ベンジルオキシシクロペンチル］マレイミド｝＞共重合体、＜［Ｎ−（５−ヘキセニル）−１−マレイミド］−｛Ｎ−［（１Ｓ，２Ｓ）−２−アセチルシクロペンチル］マレイミド｝＞共重合体、＜［Ｎ−（５−ヘキセニル）−１−マレイミド］−｛Ｎ−［（１Ｓ，２Ｓ）−２−プロピオニルシクロペンチル］マレイミド｝＞共重合体、＜［Ｎ−（５−ヘキセニル）−１−マレイミド］−｛Ｎ−［（１Ｓ，２Ｓ）−２−ｉ−ブチリルシクロペンチル］マレイミド｝＞共重合体、＜［Ｎ−（５−ヘキセニル）−１−マレイミド］−｛Ｎ−［（１Ｓ，２Ｓ）−２−ベンゾイルシクロペンチル］マレイミド｝＞共重合体、＜［Ｎ−（５−ヘキセニル）−１−マレイミド］−｛Ｎ−［（１Ｓ，２Ｓ）−２−フェニルアセチルシクロペンチル］マレイミド｝＞共重合体、＜［Ｎ−（５−ヘキセニル）−１−マレイミド］−｛Ｎ−［（１Ｓ，２Ｓ）−２−アセトキシシクロペンチル］マレイミド｝＞共重合体、＜［Ｎ−（５−ヘキセニル）−１−マレイミド］−｛Ｎ−［（１Ｓ，２Ｓ）−２−プロピオニルオキシシクロペンチル］マレイミド｝＞共重合体、＜［Ｎ−（５−ヘキセニル）−１−マレイミド］−｛Ｎ−［（１Ｓ，２Ｓ）−２−ｉ−ブチリルオキシシクロペンチル］マレイミド｝＞共重合体、＜［Ｎ−（５−ヘキセニル）−１−マレイミド］−｛Ｎ−［（１Ｓ，２Ｓ）−２−ベンゾイルオキシシクロペンチル］マレイミド｝＞共重合体、＜［Ｎ−（５−ヘキセニル）−１−マレイミド］−｛Ｎ−［（１Ｓ，２Ｓ）−２−フェニルアセトキシシクロペンチル］マレイミド｝＞共重合体、＜［Ｎ−（５−ヘキセニル）−１−マレイミド］−｛、Ｎ−［（１Ｓ，２Ｓ）−２−メトキシカルボニルシクロペンチル］マレイミド｝＞共重合体、＜［Ｎ−（５−ヘキセニル）−１−マレイミド］−｛Ｎ−［（１Ｓ，２Ｓ）−２−エトキシカルボニルシクロペンチル］マレイミド｝＞共重合体、＜［Ｎ−（５−ヘキセニル）−１−マレイミド］−｛Ｎ−［（１Ｓ，２Ｓ）−２−ｉ−プロポキシカルボニルシクロペンチル］マレイミド｝＞共重合体、＜［Ｎ−（５−ヘキセニル）−１−マレイミド］−｛Ｎ−［（１Ｓ，２Ｓ）−２−フェノキシカルボニルシクロペンチル］マレイミド｝＞共重合体、＜［Ｎ−（５−ヘキセニル）−１−マレイミド］−｛Ｎ−［（１Ｓ，２Ｓ）−２−ベンジルオキシカルボニルシクロペンチル］マレイミド｝＞共重合体、＜［Ｎ−（５−ヘキセニル）−１−マレイミド］−｛Ｎ−［（１Ｓ，２Ｓ）−２−Ｎ−アセチルアミノシクロペンチル］マレイミド｝＞共重合体、＜［Ｎ−（５−ヘキセニル）−１−マレイミド］−｛Ｎ−［（１Ｓ，２Ｓ）−２−Ｎ−プロピオニルアミノシクロペンチル］マレイミド｝＞共重合体、＜［Ｎ−（５−ヘキセニル）−１−マレイミド］−｛Ｎ−［（１Ｓ，２Ｓ）−２−Ｎ−ｉ−ブチリルアミノシクロペンチル］マレイミド｝＞共重合体、＜［Ｎ−（５−ヘキセニル）−１−マレイミド］−｛Ｎ−［（１Ｓ，２Ｓ）−２−Ｎ−ベンゾイルアミノシクロペンチル］マレイミド｝＞共重合体、＜［Ｎ−（５−ヘキセニル）−１−マレイミド］−｛Ｎ−［（１Ｓ，２Ｓ）−２−Ｎ−フェニルアセチルアミノシクロペンチル］マレイミド、｝＞共重合体、＜［Ｎ−（５−ヘキセニル）−１−マレイミド］−｛Ｎ−［（１Ｓ，２Ｓ）−２−Ｎ−メチルカルバモイルシクロペンチル］マレイミド｝＞共重合体、＜［Ｎ−（５−ヘキセニル）−１−マレイミド］−｛Ｎ−［（１Ｓ，２Ｓ）−２−Ｎ−エチルカルバモイルシクロペンチル］マレイミド｝＞共重合体、＜［Ｎ−（５−ヘキセニル）−１−マレイミド］−｛Ｎ−［（１Ｓ，２Ｓ）−２−Ｎ−ｉ−プロピルカルバモイルシクロペンチル］マレイミド｝＞共重合体、＜［Ｎ−（５−ヘキセニル）−１−マレイミド］−｛Ｎ−［（１Ｓ，２Ｓ）−２−Ｎ−フェニルカルバモイルシクロペンチル］マレイミド｝＞共重合体、＜［Ｎ−（５−ヘキセニル）−１−マレイミド］−｛、Ｎ−［（１Ｓ，２Ｓ）−２−Ｎ−ベンジルカルバモイルシクロペンチル］マレイミド｝＞共重合体、＜［Ｎ−（５−ヘキセニル）−１−マレイミド］−｛Ｎ−［（１Ｓ，２Ｓ）−２−Ｎ−メチルカルバモイルオキシシクロペンチル］マレイミド｝＞共重合体、＜［Ｎ−（５−ヘキセニル）−１−マレイミド］−｛Ｎ−［（１Ｓ，２Ｓ）−２−Ｎ−エチルカルバモイルオキシシクロペンチル］マレイミド｝＞共重合体、＜［Ｎ−（５−ヘキセニル）−１−マレイミド］−｛Ｎ−［（１Ｓ，２Ｓ）−２−Ｎ−ｉ−プロピルカルバモイルオキシシクロペンチル］マレイミド｝＞共重合体、＜［Ｎ−（５−ヘキセニル）−１−マレイミド］−｛Ｎ−［（１Ｓ，２Ｓ）−２−Ｎ−フェニルカルバモイルオキシシクロペンチル］マレイミド｝＞共重合体、＜［Ｎ−（５−ヘキセニル）−１−マレイミド］−｛Ｎ−［（１Ｓ，２Ｓ）−２−Ｎ−ベンジルカルバモイルオキシシクロペンチル］マレイミド｝＞共重合体等が例示される。
【００９３】
さらには、＜［Ｎ−（１０−ウンデセニル）−１−マレイミド］−｛Ｎ−［（１Ｓ，２Ｓ）−２−メチルシクロペンチル］マレイミド｝＞共重合体、＜［Ｎ−（１０−ウンデセニル）−１−マレイミド］−｛Ｎ−［（１Ｓ，２Ｓ）−２−エチルシクロペンチル］マレイミド｝＞共重合体、＜［Ｎ−（１０−ウンデセニル）−１−マレイミド］−｛Ｎ−［（１Ｓ，２Ｓ）−２−ｉ−プロピルシクロペンチル］マレイミド｝＞共重合体、＜［Ｎ−（１０−ウンデセニル）−１−マレイミド］−｛Ｎ−［（１Ｓ，２Ｓ）−２−ｎ−ブチルシクロペンチル］マレイミド｝＞共重合体、＜［Ｎ−（１０−ウンデセニル）−１−マレイミド］−｛Ｎ−［（１Ｓ，２Ｓ）−２−フェニルシクロペンチル］マレイミド｝＞共重合体、＜［Ｎ−（１０−ウンデセニル）−１−マレイミド］−｛Ｎ−［（１Ｓ，２Ｓ）−２−ベンジルシクロペンチル］マレイミド｝＞共重合体、＜［Ｎ−（１０−ウンデセニル）−１−マレイミド］−｛Ｎ−［（１Ｓ，２Ｓ）−２−メトキシシクロペンチル］マレイミド｝＞共重合体、＜［Ｎ−（１０−ウンデセニル）−１−マレイミド］−｛Ｎ−［（１Ｓ，２Ｓ）−２−エトキシシクロペンチル］マレイミド｝＞共重合体、＜［Ｎ−（１０−ウンデセニル）−１−マレイミド］−｛Ｎ−［（１Ｓ，２Ｓ）−２−ｉ−プロポキシシクロペンチル］マレイミド｝＞共重合体、＜［Ｎ−（１０−ウンデセニル）−１−マレイミド］−｛Ｎ−［（１Ｓ，２Ｓ）−２−フェノキシシクロペンチル］マレイミド｝＞共重合体、＜［Ｎ−（１０−ウンデセニル）−１−マレイミド］−｛Ｎ−［（１Ｓ，２Ｓ）−２−ベンジルオキシシクロペンチル］マレイミド｝＞共重合体、＜［Ｎ−（１０−ウンデセニル）−１−マレイミド］−｛Ｎ−［（１Ｓ，２Ｓ）−２−アセチルシクロペンチル］マレイミド｝＞共重合体、＜［Ｎ−（１０−ウンデセニル）−１−マレイミド］−｛Ｎ−［（１Ｓ，２Ｓ）−２−プロピオニルシクロペンチル］マレイミド｝＞共重合体、＜［Ｎ−（１０−ウンデセニル）−１−マレイミド］−｛Ｎ−［（１Ｓ，２Ｓ）−２−ｉ−ブチリルシクロペンチル］マレイミド｝＞共重合体、＜［Ｎ−（１０−ウンデセニル）−１−マレイミド］−｛Ｎ−［（１Ｓ，２Ｓ）−２−ベンゾイルシクロペンチル］マレイミド｝＞共重合体、＜［Ｎ−（１０−ウンデセニル）−１−マレイミド］−｛Ｎ−［（１Ｓ，２Ｓ）−２−フェニルアセチルシクロペンチル］マレイミド｝＞共重合体、＜［Ｎ−（１０−ウンデセニル）−１−マレイミド］−｛Ｎ−［（１Ｓ，２Ｓ）−２−アセトキシシクロペンチル］マレイミド｝＞共重合体、＜［Ｎ−（１０−ウンデセニル）−１−マレイミド］−｛Ｎ−［（１Ｓ，２Ｓ）−２−プロピオニルオキシシクロペンチル］マレイミド｝＞共重合体、＜［Ｎ−（１０−ウンデセニル）−１−マレイミド］−｛Ｎ−［（１Ｓ，２Ｓ）−２−ｉ−ブチリルオキシシクロペンチル］マレイミド｝＞共重合体、＜［Ｎ−（１０−ウンデセニル）−１−マレイミド］−｛Ｎ−［（１Ｓ，２Ｓ）−２−ベンゾイルオキシシクロペンチル］マレイミド｝＞共重合体、＜［Ｎ−（１０−ウンデセニル）−１−マレイミド］−｛Ｎ−［（１Ｓ，２Ｓ）−２−フェニルアセトキシシクロペンチル］マレイミド｝＞共重合体、＜［Ｎ−（１０−ウンデセニル）−１−マレイミド］−｛、Ｎ−［（１Ｓ，２Ｓ）−２−メトキシカルボニルシクロペンチル］マレイミド｝＞共重合体、＜［Ｎ−（１０−ウンデセニル）−１−マレイミド］−｛Ｎ−［（１Ｓ，２Ｓ）−２−エトキシカルボニルシクロペンチル］マレイミド｝＞共重合体、＜［Ｎ−（１０−ウンデセニル）−１−マレイミド］−｛Ｎ−［（１Ｓ，２Ｓ）−２−ｉ−プロポキシカルボニルシクロペンチル］マレイミド｝＞共重合体、＜［Ｎ−（１０−ウンデセニル）−１−マレイミド］−｛Ｎ−［（１Ｓ，２Ｓ）−２−フェノキシカルボニルシクロペンチル］マレイミド｝＞共重合体、＜［Ｎ−（１０−ウンデセニル）−１−マレイミド］−｛Ｎ−［（１Ｓ，２Ｓ）−２−ベンジルオキシカルボニルシクロペンチル］マレイミド｝＞共重合体、＜［Ｎ−（１０−ウンデセニル）−１−マレイミド］−｛Ｎ−［（１Ｓ，２Ｓ）−２−Ｎ−アセチルアミノシクロペンチル］マレイミド｝＞共重合体、＜［Ｎ−（１０−ウンデセニル）−１−マレイミド］−｛Ｎ−［（１Ｓ，２Ｓ）−２−Ｎ−プロピオニルアミノシクロペンチル］マレイミド｝＞共重合体、＜［Ｎ−（１０−ウンデセニル）−１−マレイミド］−｛Ｎ−［（１Ｓ，２Ｓ）−２−Ｎ−ｉ−ブチリルアミノシクロペンチル］マレイミド｝＞共重合体、＜［Ｎ−（１０−ウンデセニル）−１−マレイミド］−｛Ｎ−［（１Ｓ，２Ｓ）−２−Ｎ−ベンゾイルアミノシクロペンチル］マレイミド｝＞共重合体、＜［Ｎ−（１０−ウンデセニル）−１−マレイミド］−｛Ｎ−［（１Ｓ，２Ｓ）−２−Ｎ−フェニルアセチルアミノシクロペンチル］マレイミド、｝＞共重合体、＜［Ｎ−（１０−ウンデセニル）−１−マレイミド］−｛Ｎ−［（１Ｓ，２Ｓ）−２−Ｎ−メチルカルバモイルシクロペンチル］マレイミド｝＞共重合体、＜［Ｎ−（１０−ウンデセニル）−１−マレイミド］−｛Ｎ−［（１Ｓ，２Ｓ）−２−Ｎ−エチルカルバモイルシクロペンチル］マレイミド｝＞共重合体、＜［Ｎ−（１０−ウンデセニル）−１−マレイミド］−｛Ｎ−［（１Ｓ，２Ｓ）−２−Ｎ−ｉ−プロピルカルバモイルシクロペンチル］マレイミド｝＞共重合体、＜［Ｎ−（１０−ウンデセニル）−１−マレイミド］−｛Ｎ−［（１Ｓ，２Ｓ）−２−Ｎ−フェニルカルバモイルシクロペンチル］マレイミド｝＞共重合体、＜［Ｎ−（１０−ウンデセニル）−１−マレイミド］−｛、Ｎ−［（１Ｓ，２Ｓ）−２−Ｎ−ベンジルカルバモイルシクロペンチル］マレイミド｝＞共重合体、＜［Ｎ−（１０−ウンデセニル）−１−マレイミド］−｛Ｎ−［（１Ｓ，２Ｓ）−２−Ｎ−メチルカルバモイルオキシシクロペンチル］マレイミド｝＞共重合体、＜［Ｎ−（１０−ウンデセニル）−１−マレイミド］−｛Ｎ−［（１Ｓ，２Ｓ）−２−Ｎ−エチルカルバモイルオキシシクロペンチル］マレイミド｝＞共重合体、＜［Ｎ−（１０−ウンデセニル）−１−マレイミド］−｛Ｎ−［（１Ｓ，２Ｓ）−２−Ｎ−ｉ−プロピルカルバモイルオキシシクロペンチル］マレイミド｝＞共重合体、＜［Ｎ−（１０−ウンデセニル）−１−マレイミド］−｛Ｎ−［（１Ｓ，２Ｓ）−２−Ｎ−フェニルカルバモイルオキシシクロペンチル］マレイミド｝＞共重合体、＜［Ｎ−（１０−ウンデセニル）−１−マレイミド］−｛Ｎ−［（１Ｓ，２Ｓ）−２−Ｎ−ベンジルカルバモイルオキシシクロペンチル］マレイミド｝＞共重合体等が例示される。
【００９４】
上記一般式（１）で示される構造単位を有する本発明の光学活性ポリマレイミド誘導体には、上記したこれら（Ｓ）体のみならず、これらの鏡像体異性体も含まれる。
【００９５】
次に、本発明の、上記一般式（５）で示される構造単位を含む光学活性ポリマレイミド誘導体及びその製造方法について説明する。
【００９６】
本発明の、上記一般式（５）で示される構造単位を含む光学活性ポリマレイミド誘導体は、上記一般式（５）で示される構造単位と、上記一般式（２）で示される構造単位、上記一般式（３）で示される構造単位、及び上記一般式（４）で示される構造単位からなる群より選ばれる少なくとも一種からなる共重合体であり、その数平均分子量は１００〜１００，０００の範囲である。
【００９７】
本発明の、上記一般式（５）で示される構造単位を含む光学活性ポリマレイミド誘導体としては、その分子量及び旋光度を考慮すると、上記一般式（５）で示される構造単位においては、Ｘが炭素数４〜９の直鎖状のアルキレン基であることが好ましく、上記一般式（２）で示される構造単位においては、置換基Ｒ１〜Ｒ５が全て水素原子であり、かつ置換基Ｒ６がメチル基であることが好ましく、上記一般式（３）で示される構造単位においては、置換基Ｒ１〜Ｒ１１が全て水素原子であり、かつ置換基Ｒ１２がメチル基であることが好ましく、上記一般式（４）で示される構造単位においては、置換基Ｒ３−Ｘ３、Ｒ４−Ｘ４、Ｒ５−Ｘ５及びＲ６−Ｘ６が全て水素原子であり、Ｒ１−Ｘ１、Ｒ２−Ｘ２、Ｒ７−Ｘ７及びＲ８−Ｘ８が各々独立して水素原子又はベンジルオキシ基を表す（ただし、Ｒ１−Ｘ１、Ｒ２−Ｘ２、Ｒ７−Ｘ７、及びＲ８−Ｘ８が全て同じ置換基となることはない）ことが好ましく、置換基Ｘ１−Ｒ１〜Ｘ６−Ｒ６は全て水素原子であり、なお且つＸ７−Ｒ７、Ｘ８−Ｒ８のどちらか一方はベンジルオキシ基であり、残りは水素原子であることがさらに好ましい。
【００９８】
また、本発明の、上記一般式（５）で示される構造単位を含む光学活性ポリマレイミド誘導体中の上記一般式（５）で示される構造単位の含有量は、その分子量及び旋光度を考慮すると、通常０．００５〜９９．９９５モル％の範囲、好ましくは０．１〜５モル％の範囲である。
【００９９】
本発明の、上記一般式（５）で示される構造単位を含む光学活性ポリマレイミド誘導体の製造方法としては、特に限定するものではないが、例えば、本発明の、上記一般式（１）で示される構造単位を含む本発明の光学活性ポリマレイミド誘導体中のアルキル鎖末端に存在する、反応活性部位である炭素−炭素二重結合をヒドロシリル化し、トリクロロシリル基を導入することにより、調製することができる。
【０１００】
本発明において、ヒドロシリル化反応の条件としては、特に限定するものではないが、具体的には、触媒としてＰｔ、Ｒｈ、Ｐｄ、Ｎｉ等の遷移金属化合物、特に好ましくはＨ２ＰｔＣｌ６を用い、過剰量のトリクロロシラン存在下、ジクロロメタン、クロロホルム、四塩化炭素等の反応に不活性な溶媒中、３０〜７０℃で１〜２４時間反応を行うことにより、好適にヒドロシリル化反応を実施することができる。
【０１０１】
本発明における、上記一般式（５）で示される構造単位及び上記一般式（２）で示される構造単位を含む光学活性ポリマレイミド誘導体としては、特に限定するものではないが、例えば、上記一般式（５）においてＸが炭素数４〜９の直鎖状のアルキレン基であって、且つ上記一般式（２）において、置換基Ｒ１〜Ｒ５のうち、少なくとも一つの置換基がメチル基、エチル基、炭素数３〜１０の直鎖状、分岐状若しくは環式のアルキル基、メトキシ基、エトキシ基、又は炭素数３〜１０の直鎖状、分岐状若しくは環式のアルコキシ基であり、残りの置換基が全て水素原子であって、なお且つ置換基Ｒ６がメチル基である該光学活性ポリマレイミド誘導体としては、具体的には、
｛［Ｎ−（６−トリクロロシリルヘキシル）−１−マレイミド］−［（Ｓ）−（−）−１−（２−メチルフェニル）エチル−１−マレイミド］｝共重合体、｛［Ｎ−（６−トリクロロシリルヘキシル）−１−マレイミド］−［（Ｓ）−（−）−１−（３−メチルフェニル）エチル−１−マレイミド］｝共重合体、｛［Ｎ−（６−トリクロロシリルヘキシル）−１−マレイミド］−［（Ｓ）−（−）−１−（４−メチルフェニル）エチル−１−マレイミド］｝共重合体、｛［Ｎ−（６−トリクロロシリルヘキシル）−１−マレイミド］−［（Ｓ）−（−）−１−（２，４−ジメチルフェニル）エチル−１−マレイミド］｝共重合体、｛［Ｎ−（６−トリクロロシリルヘキシル）−１−マレイミド］−［（Ｓ）−（−）−１−（２，６−ジメチルフェニル）エチル−１−マレイミド］｝共重合体、｛［Ｎ−（６−トリクロロシリルヘキシル）−１−マレイミド］−［（Ｓ）−（−）−１−（３，４−ジメチルフェニル）エチル−１−マレイミド］｝共重合体、｛［Ｎ−（６−トリクロロシリルヘキシル）−１−マレイミド］−［（Ｓ）−（−）−１−（３，５−ジメチルフェニル）エチル−１−マレイミド］｝共重合体、｛［Ｎ−（６−トリクロロシリルヘキシル）−１−マレイミド］−［（Ｓ）−（−）−１−（２−エチルフェニル）エチル−１−マレイミド］｝共重合体、｛［Ｎ−（６−トリクロロシリルヘキシル）−１−マレイミド］−［（Ｓ）−（−）−１−（３−エチルフェニル）エチル−１−マレイミド］｝共重合体、｛［Ｎ−（６−トリクロロシリルヘキシル）−１−マレイミド］−［（Ｓ）−（−）−１−（４−エチルフェニル）エチル−１−マレイミド］｝共重合体、｛［Ｎ−（６−トリクロロシリルヘキシル）−１−マレイミド］−［（Ｓ）−（−）−１−（２，４−ジエチルフェニル）エチル−１−マレイミド］｝共重合体、｛［Ｎ−（６−トリクロロシリルヘキシル）−１−マレイミド］−［（Ｓ）−（−）−１−（２，６−ジエチルフェニル）エチル−１−マレイミド］｝共重合体、｛［Ｎ−（６−トリクロロシリルヘキシル）−１−マレイミド］−［（Ｓ）−（−）−１−（３，４−ジエチルフェニル）エチル−１−マレイミド］｝共重合体、｛［Ｎ−（６−トリクロロシリルヘキシル）−１−マレイミド］−［（Ｓ）−（−）−１−（３，５−ジエチルフェニル）エチル−１−マレイミド］｝共重合体、｛［Ｎ−（６−トリクロロシリルヘキシル）−１−マレイミド］−［（Ｓ）−（−）−１−（２−ｉ−プロピルフェニル）エチル−１−マレイミド］｝共重合体、｛［Ｎ−（６−トリクロロシリルヘキシル）−１−マレイミド］−［（Ｓ）−（−）−１−（３−ｉ−プロピルフェニル）エチル−１−マレイミド］｝共重合体、｛［Ｎ−（６−トリクロロシリルヘキシル）−１−マレイミド］−［（Ｓ）−（−）−１−（４−ｉ−プロピルフェニル）エチル−１−マレイミド］｝共重合体、｛［Ｎ−（６−トリクロロシリルヘキシル）−１−マレイミド］−［（Ｓ）−（−）−１−（２，４−ジ−ｉ−プロピルフェニル）エチル−１−マレイミド］｝共重合体、｛［Ｎ−（６−トリクロロシリルヘキシル）−１−マレイミド］−［（Ｓ）−（−）−１−（２，６−ジ−ｉ−プロピルフェニル）エチル−１−マレイミド］｝共重合体、｛［Ｎ−（６−トリクロロシリルヘキシル）−１−マレイミド］−［（Ｓ）−（−）−１−（３，４−ジ−ｉ−プロピルフェニル）エチル−１−マレイミド］｝共重合体、｛［Ｎ−（６−トリクロロシリルヘキシル）−１−マレイミド］−［（Ｓ）−（−）−１−（３，５−ジ−ｉ−プロピルフェニル）エチル−１−マレイミド］｝共重合体、｛［Ｎ−（６−トリクロロシリルヘキシル）−１−マレイミド］−［（Ｓ）−（−）−１−（２−メトキシフェニル）エチル−１−マレイミド］｝共重合体、｛［Ｎ−（６−トリクロロシリルヘキシル）−１−マレイミド］−［（Ｓ）−（−）−１−（３−メトキシフェニル）エチル−１−マレイミド］｝共重合体、｛［Ｎ−（６−トリクロロシリルヘキシル）−１−マレイミド］−［（Ｓ）−（−）−１−（４−メトキシフェニル）エチル−１−マレイミド］｝共重合体、｛［Ｎ−（６−トリクロロシリルヘキシル）−１−マレイミド］−［（Ｓ）−（−）−１−（２，４−ジメトキシフェニル）エチル−１−マレイミド］｝共重合体、｛［Ｎ−（６−トリクロロシリルヘキシル）−１−マレイミド］−［（Ｓ）−（−）−１−（２，６−ジメトキシフェニル）エチル−１−マレイミド］｝共重合体、｛［Ｎ−（６−トリクロロシリルヘキシル）−１−マレイミド］−［（Ｓ）−（−）−１−（３，４−ジメトキシフェニル）エチル−１−マレイミド］｝共重合体、｛［Ｎ−（６−トリクロロシリルヘキシル）−１−マレイミド］−［（Ｓ）−（−）−１−（３，５−ジメトキシフェニル）エチル−１−マレイミド］｝共重合体、｛［Ｎ−（６−トリクロロシリルヘキシル）−１−マレイミド］−［（Ｓ）−（−）−１−（２−エトキシフェニル）エチル−１−マレイミド］｝共重合体、｛［Ｎ−（６−トリクロロシリルヘキシル）−１−マレイミド］−［（Ｓ）−（−）−１−（３−エトキシフェニル）エチル−１−マレイミド］｝共重合体、｛［Ｎ−（６−トリクロロシリルヘキシル）−１−マレイミド］−［（Ｓ）−（−）−１−（４−エトキシフェニル）エチル−１−マレイミド］｝共重合体、｛［Ｎ−（６−トリクロロシリルヘキシル）−１−マレイミド］−［（Ｓ）−（−）−１−（２，４−ジエトキシフェニル）エチル−１−マレイミド］｝共重合体、｛［Ｎ−（６−トリクロロシリルヘキシル）−１−マレイミド］−［（Ｓ）−（−）−１−（２，６−ジエトキシフェニル）エチル−１−マレイミド］｝共重合体、｛［Ｎ−（６−トリクロロシリルヘキシル）−１−マレイミド］−［（Ｓ）−（−）−１−（３，４−ジエトキシフェニル）エチル−１−マレイミド］｝共重合体、｛［Ｎ−（６−トリクロロシリルヘキシル）−１−マレイミド］−［（Ｓ）−（−）−１−（３，５−ジエトキシフェニル）エチル−１−マレイミド］｝共重合体等が例示される。
【０１０２】
さらには、｛［Ｎ−（１１−トリクロロシリルウンデカニル）−１−マレイミド］−［（Ｓ）−（−）−１−（２−メチルフェニル）エチル−１−マレイミド］｝共重合体、｛［Ｎ−（１１−トリクロロシリルウンデカニル）−１−マレイミド］−［（Ｓ）−（−）−１−（３−メチルフェニル）エチル−１−マレイミド］｝共重合体、｛［Ｎ−（１１−トリクロロシリルウンデカニル）−１−マレイミド］−［（Ｓ）−（−）−１−（４−メチルフェニル）エチル−１−マレイミド］｝共重合体、｛［Ｎ−（１１−トリクロロシリルウンデカニル）−１−マレイミド］−［（Ｓ）−（−）−１−（２，４−ジメチルフェニル）エチル−１−マレイミド］｝共重合体、｛［Ｎ−（１１−トリクロロシリルウンデカニル）−１−マレイミド］−［（Ｓ）−（−）−１−（２，６−ジメチルフェニル）エチル−１−マレイミド］｝共重合体、｛［Ｎ−（１１−トリクロロシリルウンデカニル）−１−マレイミド］−［（Ｓ）−（−）−１−（３，４−ジメチルフェニル）エチル−１−マレイミド］｝共重合体、｛［Ｎ−（１１−トリクロロシリルウンデカニル）−１−マレイミド］−［（Ｓ）−（−）−１−（３，５−ジメチルフェニル）エチル−１−マレイミド］｝共重合体、｛［Ｎ−（１１−トリクロロシリルウンデカニル）−１−マレイミド］−［（Ｓ）−（−）−１−（２−エチルフェニル）エチル−１−マレイミド］｝共重合体、｛［Ｎ−（１１−トリクロロシリルウンデカニル）−１−マレイミド］−［（Ｓ）−（−）−１−（３−エチルフェニル）エチル−１−マレイミド］｝共重合体、｛［Ｎ−（１１−トリクロロシリルウンデカニル）−１−マレイミド］−［（Ｓ）−（−）−１−（４−エチルフェニル）エチル−１−マレイミド］｝共重合体、｛［Ｎ−（１１−トリクロロシリルウンデカニル）−１−マレイミド］−［（Ｓ）−（−）−１−（２，４−ジエチルフェニル）エチル−１−マレイミド］｝共重合体、｛［Ｎ−（１１−トリクロロシリルウンデカニル）−１−マレイミド］−［（Ｓ）−（−）−１−（２，６−ジエチルフェニル）エチル−１−マレイミド］｝共重合体、｛［Ｎ−（１１−トリクロロシリルウンデカニル）−１−マレイミド］−［（Ｓ）−（−）−１−（３，４−ジエチルフェニル）エチル−１−マレイミド］｝共重合体、｛［Ｎ−（１１−トリクロロシリルウンデカニル）−１−マレイミド］−［（Ｓ）−（−）−１−（３，５−ジエチルフェニル）エチル−１−マレイミド］｝共重合体、｛［Ｎ−（１１−トリクロロシリルウンデカニル）−１−マレイミド］−［（Ｓ）−（−）−１−（２−ｉ−プロピルフェニル）エチル−１−マレイミド］｝共重合体、｛［Ｎ−（１１−トリクロロシリルウンデカニル）−１−マレイミド］−［（Ｓ）−（−）−１−（３−ｉ−プロピルフェニル）エチル−１−マレイミド］｝共重合体、｛［Ｎ−（１１−トリクロロシリルウンデカニル）−１−マレイミド］−［（Ｓ）−（−）−１−（４−ｉ−プロピルフェニル）エチル−１−マレイミド］｝共重合体、｛［Ｎ−（１１−トリクロロシリルウンデカニル）−１−マレイミド］−［（Ｓ）−（−）−１−（２，４−ジ−ｉ−プロピルフェニル）エチル−１−マレイミド］｝共重合体、｛［Ｎ−（１１−トリクロロシリルウンデカニル）−１−マレイミド］−［（Ｓ）−（−）−１−（２，６−ジ−ｉ−プロピルフェニル）エチル−１−マレイミド］｝共重合体、｛［Ｎ−（１１−トリクロロシリルウンデカニル）−１−マレイミド］−［（Ｓ）−（−）−１−（３，４−ジ−ｉ−プロピルフェニル）エチル−１−マレイミド］｝共重合体、｛［Ｎ−（１１−トリクロロシリルウンデカニル）−１−マレイミド］−［（Ｓ）−（−）−１−（３，５−ジ−ｉ−プロピルフェニル）エチル−１−マレイミド］｝共重合体、｛［Ｎ−（１１−トリクロロシリルウンデカニル）−１−マレイミド］−［（Ｓ）−（−）−１−（２−メトキシフェニル）エチル−１−マレイミド］｝共重合体、｛［Ｎ−（１１−トリクロロシリルウンデカニル）−１−マレイミド］−［（Ｓ）−（−）−１−（３−メトキシフェニル）エチル−１−マレイミド］｝共重合体、｛［Ｎ−（１１−トリクロロシリルウンデカニル）−１−マレイミド］−［（Ｓ）−（−）−１−（４−メトキシフェニル）エチル−１−マレイミド］｝共重合体、｛［Ｎ−（１１−トリクロロシリルウンデカニル）−１−マレイミド］−［（Ｓ）−（−）−１−（２，４−ジメトキシフェニル）エチル−１−マレイミド］｝共重合体、｛［Ｎ−（１１−トリクロロシリルウンデカニル）−１−マレイミド］−［（Ｓ）−（−）−１−（２，６−ジメトキシフェニル）エチル−１−マレイミド］｝共重合体、｛［Ｎ−（１１−トリクロロシリルウンデカニル）−１−マレイミド］−［（Ｓ）−（−）−１−（３，４−ジメトキシフェニル）エチル−１−マレイミド］｝共重合体、｛［Ｎ−（１１−トリクロロシリルウンデカニル）−１−マレイミド］−［（Ｓ）−（−）−１−（３，５−ジメトキシフェニル）エチル−１−マレイミド］｝共重合体、｛［Ｎ−（１１−トリクロロシリルウンデカニル）−１−マレイミド］−［（Ｓ）−（−）−１−（２−エトキシフェニル）エチル−１−マレイミド］｝共重合体、｛［Ｎ−（１１−トリクロロシリルウンデカニル）−１−マレイミド］−［（Ｓ）−（−）−１−（３−エトキシフェニル）エチル−１−マレイミド］｝共重合体、｛［Ｎ−（１１−トリクロロシリルウンデカニル）−１−マレイミド］−［（Ｓ）−（−）−１−（４−エトキシフェニル）エチル−１−マレイミド］｝共重合体、｛［Ｎ−（１１−トリクロロシリルウンデカニル）−１−マレイミド］−［（Ｓ）−（−）−１−（２，４−ジエトキシフェニル）エチル−１−マレイミド］｝共重合体、｛［Ｎ−（１１−トリクロロシリルウンデカニル）−１−マレイミド］−［（Ｓ）−（−）−１−（２，６−ジエトキシフェニル）エチル−１−マレイミド］｝共重合体、｛［Ｎ−（１１−トリクロロシリルウンデカニル）−１−マレイミド］−［（Ｓ）−（−）−１−（３，４−ジエトキシフェニル）エチル−１−マレイミド］｝共重合体、｛［Ｎ−（１１−トリクロロシリルウンデカニル）−１−マレイミド］−［（Ｓ）−（−）−１−（３，５−ジエトキシフェニル）エチル−１−マレイミド］｝共重合体等が例示される。
【０１０３】
また、上記一般式（５）においてＸが炭素数４〜９の直鎖状のアルキレン基であって、且つ上記一般式（２）において、置換基Ｒ１〜Ｒ５のうち、少なくとも一つの置換基がメチル基、エチル基、又は炭素数３〜１０の直鎖状、分岐状若しくは環式のアルキル基、メトキシ基、エトキシ基、又は炭素数３〜１０の直鎖状、分岐状若しくは環式のアルコキシ基であり、残りの置換基が全て水素原子であって、なお且つ置換基Ｒ６がエチル基である該光学活性ポリマレイミド誘導体としては、
具体的には、｛［Ｎ−（６−トリクロロシリルヘキシル）−１−マレイミド］−［（Ｓ）−（−）−１−（２−メチルフェニル）−ｎ−プロピル−１−マレイミド］｝共重合体、｛［Ｎ−（６−トリクロロシリルヘキシル）−１−マレイミド］−［（Ｓ）−（−）−１−（３−メチルフェニル）−ｎ−プロピル−１−マレイミド］｝共重合体、｛［Ｎ−（６−トリクロロシリルヘキシル）−１−マレイミド］−［（Ｓ）−（−）−１−（４−メチルフェニル）−ｎ−プロピル−１−マレイミド］｝共重合体、｛［Ｎ−（６−トリクロロシリルヘキシル）−１−マレイミド］−［（Ｓ）−（−）−１−（２，４−ジメチルフェニル）−ｎ−プロピル−１−マレイミド］｝共重合体、｛［Ｎ−（６−トリクロロシリルヘキシル）−１−マレイミド］−［（Ｓ）−（−）−１−（２，６−ジメチルフェニル）−ｎ−プロピル−１−マレイミド］｝共重合体、｛［Ｎ−（６−トリクロロシリルヘキシル）−１−マレイミド］−［（Ｓ）−（−）−１−（３，４−ジメチルフェニル）−ｎ−プロピル−１−マレイミド］｝共重合体、｛［Ｎ−（６−トリクロロシリルヘキシル）−１−マレイミド］−［（Ｓ）−（−）−１−（３，５−ジメチルフェニル）−ｎ−プロピル−１−マレイミド］｝共重合体、｛［Ｎ−（６−トリクロロシリルヘキシル）−１−マレイミド］−［（Ｓ）−（−）−１−（２−エチルフェニル）−ｎ−プロピル−１−マレイミド］｝共重合体、｛［Ｎ−（６−トリクロロシリルヘキシル）−１−マレイミド］−［（Ｓ）−（−）−１−（３−エチルフェニル）−ｎ−プロピル−１−マレイミド］｝共重合体、｛［Ｎ−（６−トリクロロシリルヘキシル）−１−マレイミド］−［（Ｓ）−（−）−１−（４−エチルフェニル）−ｎ−プロピル−１−マレイミド］｝共重合体、｛［Ｎ−（６−トリクロロシリルヘキシル）−１−マレイミド］−［（Ｓ）−（−）−１−（２，４−ジエチルフェニル）−ｎ−プロピル−１−マレイミド］｝共重合体、｛［Ｎ−（６−トリクロロシリルヘキシル）−１−マレイミド］−［（Ｓ）−（−）−１−（２，６−ジエチルフェニル）−ｎ−プロピル−１−マレイミド］｝共重合体、｛［Ｎ−（６−トリクロロシリルヘキシル）−１−マレイミド］−［（Ｓ）−（−）−１−（３，４−ジエチルフェニル）−ｎ−プロピル−１−マレイミド］｝共重合体、｛［Ｎ−（６−トリクロロシリルヘキシル）−１−マレイミド］−［（Ｓ）−（−）−１−（３，５−ジエチルフェニル）−ｎ−プロピル−１−マレイミド］｝共重合体、｛［Ｎ−（６−トリクロロシリルヘキシル）−１−マレイミド］−［（Ｓ）−（−）−１−（２−ｉ−プロピルフェニル）−ｎ−プロピル−１−マレイミド］｝共重合体、｛［Ｎ−（６−トリクロロシリルヘキシル）−１−マレイミド］−［（Ｓ）−（−）−１−（３−ｉ−プロピルフェニル）−ｎ−プロピル−１−マレイミド］｝共重合体、｛［Ｎ−（６−トリクロロシリルヘキシル）−１−マレイミド］−［（Ｓ）−（−）−１−（４−ｉ−プロピルフェニル）−ｎ−プロピル−１−マレイミド］｝共重合体、｛［Ｎ−（６−トリクロロシリルヘキシル）−１−マレイミド］−［（Ｓ）−（−）−１−（２，４−ジ−ｉ−プロピルフェニル）−ｎ−プロピル−１−マレイミド］｝共重合体、｛［Ｎ−（６−トリクロロシリルヘキシル）−１−マレイミド］−［（Ｓ）−（−）−１−（２，６−ジ−ｉ−プロピルフェニル）−ｎ−プロピル−１−マレイミド］｝共重合体、｛［Ｎ−（６−トリクロロシリルヘキシル）−１−マレイミド］−［（Ｓ）−（−）−１−（３，４−ジ−ｉ−プロピルフェニル）−ｎ−プロピル−１−マレイミド］｝共重合体、｛［Ｎ−（６−トリクロロシリルヘキシル）−１−マレイミド］−［（Ｓ）−（−）−１−（３，５−ジ−ｉ−プロピルフェニル）−ｎ−プロピル−１−マレイミド］｝共重合体、｛［Ｎ−（６−トリクロロシリルヘキシル）−１−マレイミド］−［（Ｓ）−（−）−１−（２−メトキシフェニル）−ｎ−プロピル−１−マレイミド］｝共重合体、｛［Ｎ−（６−トリクロロシリルヘキシル）−１−マレイミド］−［（Ｓ）−（−）−１−（３−メトキシフェニル）−ｎ−プロピル−１−マレイミド］｝共重合体、｛［Ｎ−（６−トリクロロシリルヘキシル）−１−マレイミド］−［（Ｓ）−（−）−１−（４−メトキシフェニル）−ｎ−プロピル−１−マレイミド］｝共重合体、｛［Ｎ−（６−トリクロロシリルヘキシル）−１−マレイミド］−［（Ｓ）−（−）−１−（２，４−ジメトキシフェニル）−ｎ−プロピル−１−マレイミド］｝共重合体、｛［Ｎ−（６−トリクロロシリルヘキシル）−１−マレイミド］−［（Ｓ）−（−）−１−（２，６−ジメトキシフェニル）−ｎ−プロピル−１−マレイミド］｝共重合体、｛［Ｎ−（６−トリクロロシリルヘキシル）−１−マレイミド］−［（Ｓ）−（−）−１−（３，４−ジメトキシフェニル）−ｎ−プロピル−１−マレイミド］｝共重合体、｛［Ｎ−（６−トリクロロシリルヘキシル）−１−マレイミド］−［（Ｓ）−（−）−１−（３，５−ジメトキシフェニル）−ｎ−プロピル−１−マレイミド］｝共重合体、｛［Ｎ−（６−トリクロロシリルヘキシル）−１−マレイミド］−［（Ｓ）−（−）−１−（２−エトキシフェニル）−ｎ−プロピル−１−マレイミド］｝共重合体、｛［Ｎ−（６−トリクロロシリルヘキシル）−１−マレイミド］−［（Ｓ）−（−）−１−（３−エトキシフェニル）−ｎ−プロピル−１−マレイミド］｝共重合体、｛［Ｎ−（６−トリクロロシリルヘキシル）−１−マレイミド］−［（Ｓ）−（−）−１−（４−エトキシフェニル）−ｎ−プロピル−１−マレイミド］｝共重合体、｛［Ｎ−（６−トリクロロシリルヘキシル）−１−マレイミド］−［（Ｓ）−（−）−１−（２，４−ジエトキシフェニル）−ｎ−プロピル−１−マレイミド］｝共重合体、｛［Ｎ−（６−トリクロロシリルヘキシル）−１−マレイミド］−［（Ｓ）−（−）−１−（２，６−ジエトキシフェニル）−ｎ−プロピル−１−マレイミド］｝共重合体、｛［Ｎ−（６−トリクロロシリルヘキシル）−１−マレイミド］−［（Ｓ）−（−）−１−（３，４−ジエトキシフェニル）−ｎ−プロピル−１−マレイミド］｝共重合体、｛［Ｎ−（６−トリクロロシリルヘキシル）−１−マレイミド］−［（Ｓ）−（−）−１−（３，５−ジエトキシフェニル）−ｎ−プロピル−１−マレイミド］｝共重合体等が例示される。
【０１０４】
さらには、｛［Ｎ−（１１−トリクロロシリルウンデカニル）−１−マレイミド］−［（Ｓ）−（−）−１−（２−メチルフェニル）−ｎ−プロピル−１−マレイミド］｝共重合体、｛［Ｎ−（１１−トリクロロシリルウンデカニル）−１−マレイミド］−［（Ｓ）−（−）−１−（３−メチルフェニル）−ｎ−プロピル−１−マレイミド］｝共重合体、｛［Ｎ−（１１−トリクロロシリルウンデカニル）−１−マレイミド］−［（Ｓ）−（−）−１−（４−メチルフェニル）−ｎ−プロピル−１−マレイミド］｝共重合体、｛［Ｎ−（１１−トリクロロシリルウンデカニル）−１−マレイミド］−［（Ｓ）−（−）−１−（２，４−ジメチルフェニル）−ｎ−プロピル−１−マレイミド］｝共重合体、｛［Ｎ−（１１−トリクロロシリルウンデカニル）−１−マレイミド］−［（Ｓ）−（−）−１−（２，６−ジメチルフェニル）−ｎ−プロピル−１−マレイミド］｝共重合体、｛［Ｎ−（１１−トリクロロシリルウンデカニル）−１−マレイミド］−［（Ｓ）−（−）−１−（３，４−ジメチルフェニル）−ｎ−プロピル−１−マレイミド］｝共重合体、｛［Ｎ−（１１−トリクロロシリルウンデカニル）−１−マレイミド］−［（Ｓ）−（−）−１−（３，５−ジメチルフェニル）−ｎ−プロピル−１−マレイミド］｝共重合体、｛［Ｎ−（１１−トリクロロシリルウンデカニル）−１−マレイミド］−［（Ｓ）−（−）−１−（２−エチルフェニル）−ｎ−プロピル−１−マレイミド］｝共重合体、｛［Ｎ−（１１−トリクロロシリルウンデカニル）−１−マレイミド］−［（Ｓ）−（−）−１−（３−エチルフェニル）−ｎ−プロピル−１−マレイミド］｝共重合体、｛［Ｎ−（１１−トリクロロシリルウンデカニル）−１−マレイミド］−［（Ｓ）−（−）−１−（４−エチルフェニル）−ｎ−プロピル−１−マレイミド］｝共重合体、｛［Ｎ−（１１−トリクロロシリルウンデカニル）−１−マレイミド］−［（Ｓ）−（−）−１−（２，４−ジエチルフェニル）−ｎ−プロピル−１−マレイミド］｝共重合体、｛［Ｎ−（１１−トリクロロシリルウンデカニル）−１−マレイミド］−［（Ｓ）−（−）−１−（２，６−ジエチルフェニル）−ｎ−プロピル−１−マレイミド］｝共重合体、｛［Ｎ−（１１−トリクロロシリルウンデカニル）−１−マレイミド］−［（Ｓ）−（−）−１−（３，４−ジエチルフェニル）−ｎ−プロピル−１−マレイミド］｝共重合体、｛［Ｎ−（１１−トリクロロシリルウンデカニル）−１−マレイミド］−［（Ｓ）−（−）−１−（３，５−ジエチルフェニル）−ｎ−プロピル−１−マレイミド］｝共重合体、｛［Ｎ−（１１−トリクロロシリルウンデカニル）−１−マレイミド］−［（Ｓ）−（−）−１−（２−ｉ−プロピルフェニル）−ｎ−プロピル−１−マレイミド］｝共重合体、｛［Ｎ−（１１−トリクロロシリルウンデカニル）−１−マレイミド］−［（Ｓ）−（−）−１−（３−ｉ−プロピルフェニル）−ｎ−プロピル−１−マレイミド］｝共重合体、｛［Ｎ−（１１−トリクロロシリルウンデカニル）−１−マレイミド］−［（Ｓ）−（−）−１−（４−ｉ−プロピルフェニル）−ｎ−プロピル−１−マレイミド］｝共重合体、｛［Ｎ−（１１−トリクロロシリルウンデカニル）−１−マレイミド］−［（Ｓ）−（−）−１−（２，４−ジ−ｉ−プロピルフェニル）−ｎ−プロピル−１−マレイミド］｝共重合体、｛［Ｎ−（１１−トリクロロシリルウンデカニル）−１−マレイミド］−［（Ｓ）−（−）−１−（２，６−ジ−ｉ−プロピルフェニル）−ｎ−プロピル−１−マレイミド］｝共重合体、｛［Ｎ−（１１−トリクロロシリルウンデカニル）−１−マレイミド］−［（Ｓ）−（−）−１−（３，４−ジ−ｉ−プロピルフェニル）−ｎ−プロピル−１−マレイミド］｝共重合体、｛［Ｎ−（１１−トリクロロシリルウンデカニル）−１−マレイミド］−［（Ｓ）−（−）−１−（３，５−ジ−ｉ−プロピルフェニル）−ｎ−プロピル−１−マレイミド］｝共重合体、｛［Ｎ−（１１−トリクロロシリルウンデカニル）−１−マレイミド］−［（Ｓ）−（−）−１−（２−メトキシフェニル）−ｎ−プロピル−１−マレイミド］｝共重合体、｛［Ｎ−（１１−トリクロロシリルウンデカニル）−１−マレイミド］−［（Ｓ）−（−）−１−（３−メトキシフェニル）−ｎ−プロピル−１−マレイミド］｝共重合体、｛［Ｎ−（１１−トリクロロシリルウンデカニル）−１−マレイミド］−［（Ｓ）−（−）−１−（４−メトキシフェニル）−ｎ−プロピル−１−マレイミド］｝共重合体、｛［Ｎ−（１１−トリクロロシリルウンデカニル）−１−マレイミド］−［（Ｓ）−（−）−１−（２，４−ジメトキシフェニル）−ｎ−プロピル−１−マレイミド］｝共重合体、｛［Ｎ−（１１−トリクロロシリルウンデカニル）−１−マレイミド］−［（Ｓ）−（−）−１−（２，６−ジメトキシフェニル）−ｎ−プロピル−１−マレイミド］｝共重合体、｛［Ｎ−（１１−トリクロロシリルウンデカニル）−１−マレイミド］−［（Ｓ）−（−）−１−（３，４−ジメトキシフェニル）−ｎ−プロピル−１−マレイミド］｝共重合体、｛［Ｎ−（１１−トリクロロシリルウンデカニル）−１−マレイミド］−［（Ｓ）−（−）−１−（３，５−ジメトキシフェニル）−ｎ−プロピル−１−マレイミド］｝共重合体、｛［Ｎ−（１１−トリクロロシリルウンデカニル）−１−マレイミド］−［（Ｓ）−（−）−１−（２−エトキシフェニル）−ｎ−プロピル−１−マレイミド］｝共重合体、｛［Ｎ−（１１−トリクロロシリルウンデカニル）−１−マレイミド］−［（Ｓ）−（−）−１−（３−エトキシフェニル）−ｎ−プロピル−１−マレイミド］｝共重合体、｛［Ｎ−（１１−トリクロロシリルウンデカニル）−１−マレイミド］−［（Ｓ）−（−）−１−（４−エトキシフェニル）−ｎ−プロピル−１−マレイミド］｝共重合体、｛［Ｎ−（１１−トリクロロシリルウンデカニル）−１−マレイミド］−［（Ｓ）−（−）−１−（２，４−ジエトキシフェニル）−ｎ−プロピル−１−マレイミド］｝共重合体、｛［Ｎ−（１１−トリクロロシリルウンデカニル）−１−マレイミド］−［（Ｓ）−（−）−１−（２，６−ジエトキシフェニル）−ｎ−プロピル−１−マレイミド］｝共重合体、｛［Ｎ−（１１−トリクロロシリルウンデカニル）−１−マレイミド］−［（Ｓ）−（−）−１−（３，４−ジエトキシフェニル）−ｎ−プロピル−１−マレイミド］｝共重合体、｛［Ｎ−（１１−トリクロロシリルウンデカニル）−１−マレイミド］−［（Ｓ）−（−）−１−（３，５−ジエトキシフェニル）−ｎ−プロピル−１−マレイミド］｝共重合体等が例示される。
【０１０５】
また、上記一般式（５）においてＸが炭素数４〜９の直鎖状のアルキレン基であって、且つ上記一般式（２）において、置換基Ｒ１〜Ｒ５のうち、少なくとも一つの置換基がメチル基、エチル基、炭素数３〜１０の直鎖状、分岐状若しくは環式のアルキル基、メトキシ基、エトキシ基、又は炭素数３〜１０の直鎖状、分岐状若しくは環式のアルコキシ基であり、残りの置換基が全て水素原子であって、なお且つ置換基Ｒ６がメトキシ基である該光学活性ポリマレイミド誘導体としては、具体的には、
｛［Ｎ−（６−トリクロロシリルヘキシル）−１−マレイミド］−［（Ｓ）−（−）−（２−メチルフェニル）メトキシメチルマレイミド］｝共重合体、｛［Ｎ−（６−トリクロロシリルヘキシル）−１−マレイミド］−［（Ｓ）−（−）−（３−メチルフェニル）メトキシメチルマレイミド］｝共重合体、｛［Ｎ−（６−トリクロロシリルヘキシル）−１−マレイミド］−［（Ｓ）−（−）−（４−メチルフェニル）メトキシメチルマレイミド］｝共重合体、｛［Ｎ−（６−トリクロロシリルヘキシル）−１−マレイミド］−［（Ｓ）−（−）−（２，４−ジメチルフェニル）メトキシメチルマレイミド］｝共重合体、｛［Ｎ−（６−トリクロロシリルヘキシル）−１−マレイミド］−［（Ｓ）−（−）−（２，６−ジメチルフェニル）メトキシメチルマレイミド］｝共重合体、｛［Ｎ−（６−トリクロロシリルヘキシル）−１−マレイミド］−［（Ｓ）−（−）−（３，４−ジメチルフェニル）メトキシメチルマレイミド］｝共重合体、｛［Ｎ−（６−トリクロロシリルヘキシル）−１−マレイミド］−［（Ｓ）−（−）−（３，５−ジメチルフェニル）メトキシメチルマレイミド］｝共重合体、｛［Ｎ−（６−トリクロロシリルヘキシル）−１−マレイミド］−［（Ｓ）−（−）−（２−エチルフェニル）メトキシメチルマレイミド］｝共重合体、｛［Ｎ−（６−トリクロロシリルヘキシル）−１−マレイミド］−［（Ｓ）−（−）−（３−エチルフェニル）メトキシメチルマレイミド］｝共重合体、｛［Ｎ−（６−トリクロロシリルヘキシル）−１−マレイミド］−［（Ｓ）−（−）−（４−エチルフェニル）メトキシメチルマレイミド］｝共重合体、｛［Ｎ−（６−トリクロロシリルヘキシル）−１−マレイミド］−［（Ｓ）−（−）−（２，４−ジエチルフェニル）メトキシメチルマレイミド］｝共重合体、｛［Ｎ−（６−トリクロロシリルヘキシル）−１−マレイミド］−［（Ｓ）−（−）−（２，６−ジエチルフェニル）メトキシメチルマレイミド］｝共重合体、｛［Ｎ−（６−トリクロロシリルヘキシル）−１−マレイミド］−［（Ｓ）−（−）−（３，４−ジエチルフェニル）メトキシメチルマレイミド］｝共重合体、｛［Ｎ−（６−トリクロロシリルヘキシル）−１−マレイミド］−［（Ｓ）−（−）−（３，５−ジエチルフェニル）メトキシメチルマレイミド］｝共重合体、｛［Ｎ−（６−トリクロロシリルヘキシル）−１−マレイミド］−［（Ｓ）−（−）−（２−ｉ−プロピルフェニル）メトキシメチルマレイミド］｝共重合体、｛［Ｎ−（６−トリクロロシリルヘキシル）−１−マレイミド］−［（Ｓ）−（−）−（３−ｉ−プロピルフェニル）メトキシメチルマレイミド］｝共重合体、｛［Ｎ−（６−トリクロロシリルヘキシル）−１−マレイミド］−［（Ｓ）−（−）−（４−ｉ−プロピルフェニル）メトキシメチルマレイミド］｝共重合体、｛［Ｎ−（６−トリクロロシリルヘキシル）−１−マレイミド］−［（Ｓ）−（−）−（２，４−ジ−ｉ−プロピルフェニル）メトキシメチルマレイミド］｝共重合体、｛［Ｎ−（６−トリクロロシリルヘキシル）−１−マレイミド］−［（Ｓ）−（−）−（２，６−ジ−ｉ−プロピルフェニル）メトキシメチルマレイミド］｝共重合体、｛［Ｎ−（６−トリクロロシリルヘキシル）−１−マレイミド］−［（Ｓ）−（−）−（３，４−ジ−ｉ−プロピルフェニル）メトキシメチルマレイミド］｝共重合体、｛［Ｎ−（６−トリクロロシリルヘキシル）−１−マレイミド］−［（Ｓ）−（−）−（３，５−ジ−ｉ−プロピルフェニル）メトキシメチルマレイミド］｝共重合体、｛［Ｎ−（６−トリクロロシリルヘキシル）−１−マレイミド］−［（Ｓ）−（−）−（２−メトキシフェニル）メトキシメチルマレイミド］｝共重合体、｛［Ｎ−（６−トリクロロシリルヘキシル）−１−マレイミド］−［（Ｓ）−（−）−（３−メトキシフェニル）メトキシメチルマレイミド］｝共重合体、｛［Ｎ−（６−トリクロロシリルヘキシル）−１−マレイミド］−［（Ｓ）−（−）−（４−メトキシフェニル）メトキシメチルマレイミド］｝共重合体、｛［Ｎ−（６−トリクロロシリルヘキシル）−１−マレイミド］−［（Ｓ）−（−）−（２，４−ジメトキシフェニル）メトキシメチルマレイミド］｝共重合体、｛［Ｎ−（６−トリクロロシリルヘキシル）−１−マレイミド］−［（Ｓ）−（−）−（２，６−ジメトキシフェニル）メトキシメチルマレイミド］｝共重合体、｛［Ｎ−（６−トリクロロシリルヘキシル）−１−マレイミド］−［（Ｓ）−（−）−（３，４−ジメトキシフェニル）メトキシメチルマレイミド］｝共重合体、｛［Ｎ−（６−トリクロロシリルヘキシル）−１−マレイミド］−［（Ｓ）−（−）−（３，５−ジメトキシフェニル）メトキシメチルマレイミド］｝共重合体、｛［Ｎ−（６−トリクロロシリルヘキシル）−１−マレイミド］−［（Ｓ）−（−）−（２−エトキシフェニル）メトキシメチルマレイミド］｝共重合体、｛［Ｎ−（６−トリクロロシリルヘキシル）−１−マレイミド］−［（Ｓ）−（−）−（３−エトキシフェニル）メトキシメチルマレイミド］｝共重合体、｛［Ｎ−（６−トリクロロシリルヘキシル）−１−マレイミド］−［（Ｓ）−（−）−（４−エトキシフェニル）メトキシメチルマレイミド］｝共重合体、｛［Ｎ−（６−トリクロロシリルヘキシル）−１−マレイミド］−［（Ｓ）−（−）−（２，４−ジエトキシフェニル）メトキシメチルマレイミド］｝共重合体、｛［Ｎ−（６−トリクロロシリルヘキシル）−１−マレイミド］−［（Ｓ）−（−）−（２，６−ジエトキシフェニル）メトキシメチルマレイミド］｝共重合体、｛［Ｎ−（６−トリクロロシリルヘキシル）−１−マレイミド］−［（Ｓ）−（−）−（３，４−ジエトキシフェニル）メトキシメチルマレイミド］｝共重合体、｛［Ｎ−（６−トリクロロシリルヘキシル）−１−マレイミド］−［（Ｓ）−（−）−（３，５−ジエトキシフェニル）メトキシメチルマレイミド］｝共重合体等が例示される。
【０１０６】
さらには、｛［Ｎ−（１１−トリクロロシリルウンデカニル）−１−マレイミド］−［（Ｓ）−（−）−（２−メチルフェニル）メトキシメチルマレイミド］｝共重合体、｛［Ｎ−（１１−トリクロロシリルウンデカニル）−１−マレイミド］−［（Ｓ）−（−）−（３−メチルフェニル）メトキシメチルマレイミド］｝共重合体、｛［Ｎ−（１１−トリクロロシリルウンデカニル）−１−マレイミド］−［（Ｓ）−（−）−（４−メチルフェニル）メトキシメチルマレイミド］｝共重合体、｛［Ｎ−（１１−トリクロロシリルウンデカニル）−１−マレイミド］−［（Ｓ）−（−）−（２，４−ジメチルフェニル）メトキシメチルマレイミド］｝共重合体、｛［Ｎ−（１１−トリクロロシリルウンデカニル）−１−マレイミド］−［（Ｓ）−（−）−（２，６−ジメチルフェニル）メトキシメチルマレイミド］｝共重合体、｛［Ｎ−（１１−トリクロロシリルウンデカニル）−１−マレイミド］−［（Ｓ）−（−）−（３，４−ジメチルフェニル）メトキシメチルマレイミド］｝共重合体、｛［Ｎ−（１１−トリクロロシリルウンデカニル）−１−マレイミド］−［（Ｓ）−（−）−（３，５−ジメチルフェニル）メトキシメチルマレイミド］｝共重合体、｛［Ｎ−（１１−トリクロロシリルウンデカニル）−１−マレイミド］−［（Ｓ）−（−）−（２−エチルフェニル）メトキシメチルマレイミド］｝共重合体、｛［Ｎ−（１１−トリクロロシリルウンデカニル）−１−マレイミド］−［（Ｓ）−（−）−（３−エチルフェニル）メトキシメチルマレイミド］｝共重合体、｛［Ｎ−（１１−トリクロロシリルウンデカニル）−１−マレイミド］−［（Ｓ）−（−）−（４−エチルフェニル）メトキシメチルマレイミド］｝共重合体、｛［Ｎ−（１１−トリクロロシリルウンデカニル）−１−マレイミド］−［（Ｓ）−（−）−（２，４−ジエチルフェニル）メトキシメチルマレイミド］｝共重合体、｛［Ｎ−（１１−トリクロロシリルウンデカニル）−１−マレイミド］−［（Ｓ）−（−）−（２，６−ジエチルフェニル）メトキシメチルマレイミド］｝共重合体、｛［Ｎ−（１１−トリクロロシリルウンデカニル）−１−マレイミド］−［（Ｓ）−（−）−（３，４−ジエチルフェニル）メトキシメチルマレイミド］｝共重合体、｛［Ｎ−（１１−トリクロロシリルウンデカニル）−１−マレイミド］−［（Ｓ）−（−）−（３，５−ジエチルフェニル）メトキシメチルマレイミド］｝共重合体、｛［Ｎ−（１１−トリクロロシリルウンデカニル）−１−マレイミド］−［（Ｓ）−（−）−（２−ｉ−プロピルフェニル）メトキシメチルマレイミド］｝共重合体、｛［Ｎ−（１１−トリクロロシリルウンデカニル）−１−マレイミド］−［（Ｓ）−（−）−（３−ｉ−プロピルフェニル）メトキシメチルマレイミド］｝共重合体、｛［Ｎ−（１１−トリクロロシリルウンデカニル）−１−マレイミド］−［（Ｓ）−（−）−（４−ｉ−プロピルフェニル）メトキシメチルマレイミド］｝共重合体、｛［Ｎ−（１１−トリクロロシリルウンデカニル）−１−マレイミド］−［（Ｓ）−（−）−（２，４−ジ−ｉ−プロピルフェニル）メトキシメチルマレイミド］｝共重合体、｛［Ｎ−（１１−トリクロロシリルウンデカニル）−１−マレイミド］−［（Ｓ）−（−）−（２，６−ジ−ｉ−プロピルフェニル）メトキシメチルマレイミド］｝共重合体、｛［Ｎ−（１１−トリクロロシリルウンデカニル）−１−マレイミド］−［（Ｓ）−（−）−（３，４−ジ−ｉ−プロピルフェニル）メトキシメチルマレイミド］｝共重合体、｛［Ｎ−（１１−トリクロロシリルウンデカニル）−１−マレイミド］−［（Ｓ）−（−）−（３，５−ジ−ｉ−プロピルフェニル）メトキシメチルマレイミド］｝共重合体、｛［Ｎ−（１１−トリクロロシリルウンデカニル）−１−マレイミド］−［（Ｓ）−（−）−（２−メトキシフェニル）メトキシメチルマレイミド］｝共重合体、｛［Ｎ−（１１−トリクロロシリルウンデカニル）−１−マレイミド］−［（Ｓ）−（−）−（３−メトキシフェニル）メトキシメチルマレイミド］｝共重合体、｛［Ｎ−（１１−トリクロロシリルウンデカニル）−１−マレイミド］−［（Ｓ）−（−）−（４−メトキシフェニル）メトキシメチルマレイミド］｝共重合体、｛［Ｎ−（１１−トリクロロシリルウンデカニル）−１−マレイミド］−［（Ｓ）−（−）−（２，４−ジメトキシフェニル）メトキシメチルマレイミド］｝共重合体、｛［Ｎ−（１１−トリクロロシリルウンデカニル）−１−マレイミド］−［（Ｓ）−（−）−（２，６−ジメトキシフェニル）メトキシメチルマレイミド］｝共重合体、｛［Ｎ−（１１−トリクロロシリルウンデカニル）−１−マレイミド］−［（Ｓ）−（−）−（３，４−ジメトキシフェニル）メトキシメチルマレイミド］｝共重合体、｛［Ｎ−（１１−トリクロロシリルウンデカニル）−１−マレイミド］−［（Ｓ）−（−）−（３，５−ジメトキシフェニル）メトキシメチルマレイミド］｝共重合体、｛［Ｎ−（１１−トリクロロシリルウンデカニル）−１−マレイミド］−［（Ｓ）−（−）−（２−エトキシフェニル）メトキシメチルマレイミド］｝共重合体、｛［Ｎ−（１１−トリクロロシリルウンデカニル）−１−マレイミド］−［（Ｓ）−（−）−（３−エトキシフェニル）メトキシメチルマレイミド］｝共重合体、｛［Ｎ−（１１−トリクロロシリルウンデカニル）−１−マレイミド］−［（Ｓ）−（−）−（４−エトキシフェニル）メトキシメチルマレイミド］｝共重合体、｛［Ｎ−（１１−トリクロロシリルウンデカニル）−１−マレイミド］−［（Ｓ）−（−）−（２，４−ジエトキシフェニル）メトキシメチルマレイミド］｝共重合体、｛［Ｎ−（１１−トリクロロシリルウンデカニル）−１−マレイミド］−［（Ｓ）−（−）−（２，６−ジエトキシフェニル）メトキシメチルマレイミド］｝共重合体、｛［Ｎ−（１１−トリクロロシリルウンデカニル）−１−マレイミド］−［（Ｓ）−（−）−（３，４−ジエトキシフェニル）メトキシメチルマレイミド］｝共重合体、｛［Ｎ−（１１−トリクロロシリルウンデカニル）−１−マレイミド］−［（Ｓ）−（−）−（３，５−ジエトキシフェニル）メトキシメチルマレイミド］｝共重合体等が例示される。
【０１０７】
また、上記一般式（５）においてＸが炭素数４〜９の直鎖状のアルキレン基であって、且つ上記一般式（２）において、置換基Ｒ１〜Ｒ５のうち、少なくとも一つの置換基がメチル基、エチル基、炭素数３〜１０の直鎖状、分岐状若しくは環式のアルキル基、メトキシ基、エトキシ基、又は炭素数３〜１０の直鎖状、分岐状若しくは環式のアルコキシ基であり、残りの置換基が全て水素原子であって、なお且つ置換基Ｒ６がメトキシカルボニル基である該光学活性ポリマレイミド誘導体としては、具体的には、
｛［Ｎ−（６−トリクロロシリルヘキシル）−１−マレイミド］−［（Ｓ）−（−）−（２−メチルフェニル）メトキシカルボニルメチルマレイミド］｝共重合体、｛［Ｎ−（６−トリクロロシリルヘキシル）−１−マレイミド］−［（Ｓ）−（−）−（３−メチルフェニル）メトキシカルボニルメチルマレイミド］｝共重合体、｛［Ｎ−（６−トリクロロシリルヘキシル）−１−マレイミド］−［（Ｓ）−（−）−（４−メチルフェニル）メトキシカルボニルメチルマレイミド］｝共重合体、｛［Ｎ−（６−トリクロロシリルヘキシル）−１−マレイミド］−［（Ｓ）−（−）−（２，４−ジメチルフェニル）メトキシカルボニルメチルマレイミド］｝共重合体、｛［Ｎ−（６−トリクロロシリルヘキシル）−１−マレイミド］−［（Ｓ）−（−）−（２，６−ジメチルフェニル）メトキシカルボニルメチルマレイミド］｝共重合体、｛［Ｎ−（６−トリクロロシリルヘキシル）−１−マレイミド］−［（Ｓ）−（−）−（３，４−ジメチルフェニル）メトキシカルボニルメチルマレイミド］｝共重合体、｛［Ｎ−（６−トリクロロシリルヘキシル）−１−マレイミド］−［（Ｓ）−（−）−（３，５−ジメチルフェニル）メトキシカルボニルメチルマレイミド］｝共重合体、｛［Ｎ−（６−トリクロロシリルヘキシル）−１−マレイミド］−［（Ｓ）−（−）−（２−エチルフェニル）メトキシカルボニルメチルマレイミド］｝共重合体、｛［Ｎ−（６−トリクロロシリルヘキシル）−１−マレイミド］−［（Ｓ）−（−）−（３−エチルフェニル）メトキシカルボニルメチルマレイミド］｝共重合体、｛［Ｎ−（６−トリクロロシリルヘキシル）−１−マレイミド］−［（Ｓ）−（−）−（４−エチルフェニル）メトキシカルボニルメチルマレイミド］｝共重合体、｛［Ｎ−（６−トリクロロシリルヘキシル）−１−マレイミド］−［（Ｓ）−（−）−（２，４−ジエチルフェニル）メトキシカルボニルメチルマレイミド］｝共重合体、｛［Ｎ−（６−トリクロロシリルヘキシル）−１−マレイミド］−［（Ｓ）−（−）−（２，６−ジエチルフェニル）メトキシカルボニルメチルマレイミド］｝共重合体、｛［Ｎ−（６−トリクロロシリルヘキシル）−１−マレイミド］−［（Ｓ）−（−）−（３，４−ジエチルフェニル）メトキシカルボニルメチルマレイミド］｝共重合体、｛［Ｎ−（６−トリクロロシリルヘキシル）−１−マレイミド］−［（Ｓ）−（−）−（３，５−ジエチルフェニル）メトキシカルボニルメチルマレイミド］｝共重合体、｛［Ｎ−（６−トリクロロシリルヘキシル）−１−マレイミド］−［（Ｓ）−（−）−（２−ｉ−プロピルフェニル）メトキシカルボニルメチルマレイミド］｝共重合体、｛［Ｎ−（６−トリクロロシリルヘキシル）−１−マレイミド］−［（Ｓ）−（−）−（３−ｉ−プロピルフェニル）メトキシカルボニルメチルマレイミド］｝共重合体、｛［Ｎ−（６−トリクロロシリルヘキシル）−１−マレイミド］−［（Ｓ）−（−）−（４−ｉ−プロピルフェニル）メトキシカルボニルメチルマレイミド］｝共重合体、｛［Ｎ−（６−トリクロロシリルヘキシル）−１−マレイミド］−［（Ｓ）−（−）−（２，４−ジ−ｉ−プロピルフェニル）メトキシカルボニルメチルマレイミド］｝共重合体、｛［Ｎ−（６−トリクロロシリルヘキシル）−１−マレイミド］−［（Ｓ）−（−）−（２，６−ジ−ｉ−プロピルフェニル）メトキシカルボニルメチルマレイミド］｝共重合体、｛［Ｎ−（６−トリクロロシリルヘキシル）−１−マレイミド］−［（Ｓ）−（−）−（３，４−ジ−ｉ−プロピルフェニル）メトキシカルボニルメチルマレイミド］｝共重合体、｛［Ｎ−（６−トリクロロシリルヘキシル）−１−マレイミド］−［（Ｓ）−（−）−（３，５−ジ−ｉ−プロピルフェニル）メトキシカルボニルメチルマレイミド］｝共重合体、｛［Ｎ−（６−トリクロロシリルヘキシル）−１−マレイミド］−［（Ｓ）−（−）−（２−メトキシフェニル）メトキシカルボニルメチルマレイミド］｝共重合体、｛［Ｎ−（６−トリクロロシリルヘキシル）−１−マレイミド］−［（Ｓ）−（−）−（３−メトキシフェニル）メトキシカルボニルメチルマレイミド］｝共重合体、｛［Ｎ−（６−トリクロロシリルヘキシル）−１−マレイミド］−［（Ｓ）−（−）−（４−メトキシフェニル）メトキシカルボニルメチルマレイミド］｝共重合体、｛［Ｎ−（６−トリクロロシリルヘキシル）−１−マレイミド］−［（Ｓ）−（−）−（２，４−ジメトキシフェニル）メトキシカルボニルメチルマレイミド］｝共重合体、｛［Ｎ−（６−トリクロロシリルヘキシル）−１−マレイミド］−［（Ｓ）−（−）−（２，６−ジメトキシフェニル）メトキシカルボニルメチルマレイミド］｝共重合体、｛［Ｎ−（６−トリクロロシリルヘキシル）−１−マレイミド］−［（Ｓ）−（−）−（３，４−ジメトキシフェニル）メトキシカルボニルメチルマレイミド］｝共重合体、｛［Ｎ−（６−トリクロロシリルヘキシル）−１−マレイミド］−［（Ｓ）−（−）−（３，５−ジメトキシフェニル）メトキシカルボニルメチルマレイミド］｝共重合体、｛［Ｎ−（６−トリクロロシリルヘキシル）−１−マレイミド］−［（Ｓ）−（−）−（２−エトキシフェニル）メトキシカルボニルメチルマレイミド］｝共重合体、｛［Ｎ−（６−トリクロロシリルヘキシル）−１−マレイミド］−［（Ｓ）−（−）−（３−エトキシフェニル）メトキシカルボニルメチルマレイミド］｝共重合体、｛［Ｎ−（６−トリクロロシリルヘキシル）−１−マレイミド］−［（Ｓ）−（−）−（４−エトキシフェニル）メトキシカルボニルメチルマレイミド］｝共重合体、｛［Ｎ−（６−トリクロロシリルヘキシル）−１−マレイミド］−［（Ｓ）−（−）−（２，４−ジエトキシフェニル）メトキシカルボニルメチルマレイミド］｝共重合体、｛［Ｎ−（６−トリクロロシリルヘキシル）−１−マレイミド］−［（Ｓ）−（−）−（２，６−ジエトキシフェニル）メトキシカルボニルメチルマレイミド］｝共重合体、｛［Ｎ−（６−トリクロロシリルヘキシル）−１−マレイミド］−［（Ｓ）−（−）−（３，４−ジエトキシフェニル）メトキシカルボニルメチルマレイミド］｝共重合体、｛［Ｎ−（６−トリクロロシリルヘキシル）−１−マレイミド］−［（Ｓ）−（−）−（３，５−ジエトキシフェニル）メトキシカルボニルメチルマレイミド］｝共重合体等が例示される。
【０１０８】
さらには、｛［Ｎ−（１１−トリクロロシリルウンデカニル）−１−マレイミド］−［（Ｓ）−（−）−（２−メチルフェニル）メトキシカルボニルメチルマレイミド］｝共重合体、｛［Ｎ−（１１−トリクロロシリルウンデカニル）−１−マレイミド］−［（Ｓ）−（−）−（３−メチルフェニル）メトキシカルボニルメチルマレイミド］｝共重合体、｛［Ｎ−（１１−トリクロロシリルウンデカニル）−１−マレイミド］−［（Ｓ）−（−）−（４−メチルフェニル）メトキシカルボニルメチルマレイミド］｝共重合体、｛［Ｎ−（１１−トリクロロシリルウンデカニル）−１−マレイミド］−［（Ｓ）−（−）−（２，４−ジメチルフェニル）メトキシカルボニルメチルマレイミド］｝共重合体、｛［Ｎ−（１１−トリクロロシリルウンデカニル）−１−マレイミド］−［（Ｓ）−（−）−（２，６−ジメチルフェニル）メトキシカルボニルメチルマレイミド］｝共重合体、｛［Ｎ−（１１−トリクロロシリルウンデカニル）−１−マレイミド］−［（Ｓ）−（−）−（３，４−ジメチルフェニル）メトキシカルボニルメチルマレイミド］｝共重合体、｛［Ｎ−（１１−トリクロロシリルウンデカニル）−１−マレイミド］−［（Ｓ）−（−）−（３，５−ジメチルフェニル）メトキシカルボニルメチルマレイミド］｝共重合体、｛［Ｎ−（１１−トリクロロシリルウンデカニル）−１−マレイミド］−［（Ｓ）−（−）−（２−エチルフェニル）メトキシカルボニルメチルマレイミド］｝共重合体、｛［Ｎ−（１１−トリクロロシリルウンデカニル）−１−マレイミド］−［（Ｓ）−（−）−（３−エチルフェニル）メトキシカルボニルメチルマレイミド］｝共重合体、｛［Ｎ−（１１−トリクロロシリルウンデカニル）−１−マレイミド］−［（Ｓ）−（−）−（４−エチルフェニル）メトキシカルボニルメチルマレイミド］｝共重合体、｛［Ｎ−（１１−トリクロロシリルウンデカニル）−１−マレイミド］−［（Ｓ）−（−）−（２，４−ジエチルフェニル）メトキシカルボニルメチルマレイミド］｝共重合体、｛［Ｎ−（１１−トリクロロシリルウンデカニル）−１−マレイミド］−［（Ｓ）−（−）−（２，６−ジエチルフェニル）メトキシカルボニルメチルマレイミド］｝共重合体、｛［Ｎ−（１１−トリクロロシリルウンデカニル）−１−マレイミド］−［（Ｓ）−（−）−（３，４−ジエチルフェニル）メトキシカルボニルメチルマレイミド］｝共重合体、｛［Ｎ−（１１−トリクロロシリルウンデカニル）−１−マレイミド］−［（Ｓ）−（−）−（３，５−ジエチルフェニル）メトキシカルボニルメチルマレイミド］｝共重合体、｛［Ｎ−（１１−トリクロロシリルウンデカニル）−１−マレイミド］−［（Ｓ）−（−）−（２−ｉ−プロピルフェニル）メトキシカルボニルメチルマレイミド］｝共重合体、｛［Ｎ−（１１−トリクロロシリルウンデカニル）−１−マレイミド］−［（Ｓ）−（−）−（３−ｉ−プロピルフェニル）メトキシカルボニルメチルマレイミド］｝共重合体、｛［Ｎ−（１１−トリクロロシリルウンデカニル）−１−マレイミド］−［（Ｓ）−（−）−（４−ｉ−プロピルフェニル）メトキシカルボニルメチルマレイミド］｝共重合体、｛［Ｎ−（１１−トリクロロシリルウンデカニル）−１−マレイミド］−［（Ｓ）−（−）−（２，４−ジ−ｉ−プロピルフェニル）メトキシカルボニルメチルマレイミド］｝共重合体、｛［Ｎ−（１１−トリクロロシリルウンデカニル）−１−マレイミド］−［（Ｓ）−（−）−（２，６−ジ−ｉ−プロピルフェニル）メトキシカルボニルメチルマレイミド］｝共重合体、｛［Ｎ−（１１−トリクロロシリルウンデカニル）−１−マレイミド］−［（Ｓ）−（−）−（３，４−ジ−ｉ−プロピルフェニル）メトキシカルボニルメチルマレイミド］｝共重合体、｛［Ｎ−（１１−トリクロロシリルウンデカニル）−１−マレイミド］−［（Ｓ）−（−）−（３，５−ジ−ｉ−プロピルフェニル）メトキシカルボニルメチルマレイミド］｝共重合体、｛［Ｎ−（１１−トリクロロシリルウンデカニル）−１−マレイミド］−［（Ｓ）−（−）−（２−メトキシフェニル）メトキシカルボニルメチルマレイミド］｝共重合体、｛［Ｎ−（１１−トリクロロシリルウンデカニル）−１−マレイミド］−［（Ｓ）−（−）−（３−メトキシフェニル）メトキシカルボニルメチルマレイミド］｝共重合体、｛［Ｎ−（１１−トリクロロシリルウンデカニル）−１−マレイミド］−［（Ｓ）−（−）−（４−メトキシフェニル）メトキシカルボニルメチルマレイミド］｝共重合体、｛［Ｎ−（１１−トリクロロシリルウンデカニル）−１−マレイミド］−［（Ｓ）−（−）−（２，４−ジメトキシフェニル）メトキシカルボニルメチルマレイミド］｝共重合体、｛［Ｎ−（１１−トリクロロシリルウンデカニル）−１−マレイミド］−［（Ｓ）−（−）−（２，６−ジメトキシフェニル）メトキシカルボニルメチルマレイミド］｝共重合体、｛［Ｎ−（１１−トリクロロシリルウンデカニル）−１−マレイミド］−［（Ｓ）−（−）−（３，４−ジメトキシフェニル）メトキシカルボニルメチルマレイミド］｝共重合体、｛［Ｎ−（１１−トリクロロシリルウンデカニル）−１−マレイミド］−［（Ｓ）−（−）−（３，５−ジメトキシフェニル）メトキシカルボニルメチルマレイミド］｝共重合体、｛［Ｎ−（１１−トリクロロシリルウンデカニル）−１−マレイミド］−［（Ｓ）−（−）−（２−エトキシフェニル）メトキシカルボニルメチルマレイミド］｝共重合体、｛［Ｎ−（１１−トリクロロシリルウンデカニル）−１−マレイミド］−［（Ｓ）−（−）−（３−エトキシフェニル）メトキシカルボニルメチルマレイミド］｝共重合体、｛［Ｎ−（１１−トリクロロシリルウンデカニル）−１−マレイミド］−［（Ｓ）−（−）−（４−エトキシフェニル）メトキシカルボニルメチルマレイミド］｝共重合体、｛［Ｎ−（１１−トリクロロシリルウンデカニル）−１−マレイミド］−［（Ｓ）−（−）−（２，４−ジエトキシフェニル）メトキシカルボニルメチルマレイミド］｝共重合体、｛［Ｎ−（１１−トリクロロシリルウンデカニル）−１−マレイミド］−［（Ｓ）−（−）−（２，６−ジエトキシフェニル）メトキシカルボニルメチルマレイミド］｝共重合体、｛［Ｎ−（１１−トリクロロシリルウンデカニル）−１−マレイミド］−［（Ｓ）−（−）−（３，４−ジエトキシフェニル）メトキシカルボニルメチルマレイミド］｝共重合体、｛［Ｎ−（１１−トリクロロシリルウンデカニル）−１−マレイミド］−［（Ｓ）−（−）−（３，５−ジエトキシフェニル）メトキシカルボニルメチルマレイミド］｝共重合体等が例示される。
【０１０９】
本発明において、上記一般式（５）で示される構造単位及び上記一般式（３）で示される構造単位を含む光学活性ポリマレイミド誘導体としては、特に限定するものではないが、例えば、上記一般式（５）においてＸが炭素数４〜９の直鎖状のアルキレン基であって、且つ上記一般式（３）において、置換基Ｒ１〜Ｒ５のうち、少なくとも一つの置換基がメチル基、エチル基、炭素数３〜１０の直鎖状、分岐状若しくは環式のアルキル基、メトキシ基、エトキシ基、又は炭素数３〜１０の直鎖状、分岐状若しくは環式のアルコキシ基であり、残りの置換基が全て水素原子であって、なお且つ置換基Ｒ６がメチル基である該光学活性ポリマレイミド誘導体としては、具体的には、
｛［Ｎ−（６−トリクロロシリルヘキシル）−１−マレイミド］−［（Ｓ）−（−）−１−（２−メチルシクロヘキシル）エチル−１−マレイミド］｝共重合体、｛［Ｎ−（６−トリクロロシリルヘキシル）−１−マレイミド］−［（Ｓ）−（−）−１−（３−メチルシクロヘキシル）エチル−１−マレイミド］｝共重合体、｛［Ｎ−（６−トリクロロシリルヘキシル）−１−マレイミド］−［（Ｓ）−（−）−１−（４−メチルシクロヘキシル）エチル−１−マレイミド］｝共重合体、｛［Ｎ−（６−トリクロロシリルヘキシル）−１−マレイミド］−［（Ｓ）−（−）−１−（２，４−ジメチルシクロヘキシル）エチル−１−マレイミド］｝共重合体、｛［Ｎ−（６−トリクロロシリルヘキシル）−１−マレイミド］−［（Ｓ）−（−）−１−（２，６−ジメチルシクロヘキシル）エチル−１−マレイミド］｝共重合体、｛［Ｎ−（６−トリクロロシリルヘキシル）−１−マレイミド］−［（Ｓ）−（−）−１−（３，４−ジメチルシクロヘキシル）エチル−１−マレイミド］｝共重合体、｛［Ｎ−（６−トリクロロシリルヘキシル）−１−マレイミド］−［（Ｓ）−（−）−１−（３，５−ジメチルシクロヘキシル）エチル−１−マレイミド］｝共重合体、｛［Ｎ−（６−トリクロロシリルヘキシル）−１−マレイミド］−［（Ｓ）−（−）−１−（２−エチルシクロヘキシル）エチル−１−マレイミド］｝共重合体、｛［Ｎ−（６−トリクロロシリルヘキシル）−１−マレイミド］−［（Ｓ）−（−）−１−（３−エチルシクロヘキシル）エチル−１−マレイミド］｝共重合体、｛［Ｎ−（６−トリクロロシリルヘキシル）−１−マレイミド］−［（Ｓ）−（−）−１−（４−エチルシクロヘキシル）エチル−１−マレイミド］｝共重合体、｛［Ｎ−（６−トリクロロシリルヘキシル）−１−マレイミド］−［（Ｓ）−（−）−１−（２，４−ジエチルシクロヘキシル）エチル−１−マレイミド］｝共重合体、｛［Ｎ−（６−トリクロロシリルヘキシル）−１−マレイミド］−［（Ｓ）−（−）−１−（２，６−ジエチルシクロヘキシル）エチル−１−マレイミド］｝共重合体、｛［Ｎ−（６−トリクロロシリルヘキシル）−１−マレイミド］−［（Ｓ）−（−）−１−（３，４−ジエチルシクロヘキシル）エチル−１−マレイミド］｝共重合体、｛［Ｎ−（６−トリクロロシリルヘキシル）−１−マレイミド］−［（Ｓ）−（−）−１−（３，５−ジエチルシクロヘキシル）エチル−１−マレイミド］｝共重合体、｛［Ｎ−（６−トリクロロシリルヘキシル）−１−マレイミド］−［（Ｓ）−（−）−１−（２−ｉ−プロピルシクロヘキシル）エチル−１−マレイミド］｝共重合体、｛［Ｎ−（６−トリクロロシリルヘキシル）−１−マレイミド］−［（Ｓ）−（−）−１−（３−ｉ−プロピルシクロヘキシル）エチル−１−マレイミド］｝共重合体、｛［Ｎ−（６−トリクロロシリルヘキシル）−１−マレイミド］−［（Ｓ）−（−）−１−（４−ｉ−プロピルシクロヘキシル）エチル−１−マレイミド］｝共重合体、｛［Ｎ−（６−トリクロロシリルヘキシル）−１−マレイミド］−［（Ｓ）−（−）−１−（２，４−ジ−ｉ−プロピルシクロヘキシル）エチル−１−マレイミド］｝共重合体、｛［Ｎ−（６−トリクロロシリルヘキシル）−１−マレイミド］−［（Ｓ）−（−）−１−（２，６−ジ−ｉ−プロピルシクロヘキシル）エチル−１−マレイミド］｝共重合体、｛［Ｎ−（６−トリクロロシリルヘキシル）−１−マレイミド］−［（Ｓ）−（−）−１−（３，４−ジ−ｉ−プロピルシクロヘキシル）エチル−１−マレイミド］｝共重合体、｛［Ｎ−（６−トリクロロシリルヘキシル）−１−マレイミド］−［（Ｓ）−（−）−１−（３，５−ジ−ｉ−プロピルシクロヘキシル）エチル−１−マレイミド］｝共重合体、｛［Ｎ−（６−トリクロロシリルヘキシル）−１−マレイミド］−［（Ｓ）−（−）−１−（２−メトキシシクロヘキシル）エチル−１−マレイミド］｝共重合体、｛［Ｎ−（６−トリクロロシリルヘキシル）−１−マレイミド］−［（Ｓ）−（−）−１−（３−メトキシシクロヘキシル）エチル−１−マレイミド］｝共重合体、｛［Ｎ−（６−トリクロロシリルヘキシル）−１−マレイミド］−［（Ｓ）−（−）−１−（４−メトキシシクロヘキシル）エチル−１−マレイミド］｝共重合体、｛［Ｎ−（６−トリクロロシリルヘキシル）−１−マレイミド］−［（Ｓ）−（−）−１−（２，４−ジメトキシシクロヘキシル）エチル−１−マレイミド］｝共重合体、｛［Ｎ−（６−トリクロロシリルヘキシル）−１−マレイミド］−［（Ｓ）−（−）−１−（２，６−ジメトキシシクロヘキシル）エチル−１−マレイミド］｝共重合体、｛［Ｎ−（６−トリクロロシリルヘキシル）−１−マレイミド］−［（Ｓ）−（−）−１−（３，４−ジメトキシシクロヘキシル）エチル−１−マレイミド］｝共重合体、｛［Ｎ−（６−トリクロロシリルヘキシル）−１−マレイミド］−［（Ｓ）−（−）−１−（３，５−ジメトキシシクロヘキシル）エチル−１−マレイミド］｝共重合体、｛［Ｎ−（６−トリクロロシリルヘキシル）−１−マレイミド］−［（Ｓ）−（−）−１−（２−エトキシシクロヘキシル）エチル−１−マレイミド］｝共重合体、｛［Ｎ−（６−トリクロロシリルヘキシル）−１−マレイミド］−［（Ｓ）−（−）−１−（３−エトキシシクロヘキシル）エチル−１−マレイミド］｝共重合体、｛［Ｎ−（６−トリクロロシリルヘキシル）−１−マレイミド］−［（Ｓ）−（−）−１−（４−エトキシシクロヘキシル）エチル−１−マレイミド］｝共重合体、｛［Ｎ−（６−トリクロロシリルヘキシル）−１−マレイミド］−［（Ｓ）−（−）−１−（２，４−ジエトキシシクロヘキシル）エチル−１−マレイミド］｝共重合体、｛［Ｎ−（６−トリクロロシリルヘキシル）−１−マレイミド］−［（Ｓ）−（−）−１−（２，６−ジエトキシシクロヘキシル）エチル−１−マレイミド］｝共重合体、｛［Ｎ−（６−トリクロロシリルヘキシル）−１−マレイミド］−［（Ｓ）−（−）−１−（３，４−ジエトキシシクロヘキシル）エチル−１−マレイミド］｝共重合体、｛［Ｎ−（６−トリクロロシリルヘキシル）−１−マレイミド］−［（Ｓ）−（−）−１−（３，５−ジエトキシシクロヘキシル）エチル−１−マレイミド］｝共重合体等が例示される。
【０１１０】
さらには、｛［Ｎ−（１１−トリクロロシリルウンデカニル）−１−マレイミド］−［（Ｓ）−（−）−１−（２−メチルシクロヘキシル）エチル−１−マレイミド］｝共重合体、｛［Ｎ−（１１−トリクロロシリルウンデカニル）−１−マレイミド］−［（Ｓ）−（−）−１−（３−メチルシクロヘキシル）エチル−１−マレイミド］｝共重合体、｛［Ｎ−（１１−トリクロロシリルウンデカニル）−１−マレイミド］−［（Ｓ）−（−）−１−（４−メチルシクロヘキシル）エチル−１−マレイミド］｝共重合体、｛［Ｎ−（１１−トリクロロシリルウンデカニル）−１−マレイミド］−［（Ｓ）−（−）−１−（２，４−ジメチルシクロヘキシル）エチル−１−マレイミド］｝共重合体、｛［Ｎ−（１１−トリクロロシリルウンデカニル）−１−マレイミド］−［（Ｓ）−（−）−１−（２，６−ジメチルシクロヘキシル）エチル−１−マレイミド］｝共重合体、｛［Ｎ−（１１−トリクロロシリルウンデカニル）−１−マレイミド］−［（Ｓ）−（−）−１−（３，４−ジメチルシクロヘキシル）エチル−１−マレイミド］｝共重合体、｛［Ｎ−（１１−トリクロロシリルウンデカニル）−１−マレイミド］−［（Ｓ）−（−）−１−（３，５−ジメチルシクロヘキシル）エチル−１−マレイミド］｝共重合体、｛［Ｎ−（１１−トリクロロシリルウンデカニル）−１−マレイミド］−［（Ｓ）−（−）−１−（２−エチルシクロヘキシル）エチル−１−マレイミド］｝共重合体、｛［Ｎ−（１１−トリクロロシリルウンデカニル）−１−マレイミド］−［（Ｓ）−（−）−１−（３−エチルシクロヘキシル）エチル−１−マレイミド］｝共重合体、｛［Ｎ−（１１−トリクロロシリルウンデカニル）−１−マレイミド］−［（Ｓ）−（−）−１−（４−エチルシクロヘキシル）エチル−１−マレイミド］｝共重合体、｛［Ｎ−（１１−トリクロロシリルウンデカニル）−１−マレイミド］−［（Ｓ）−（−）−１−（２，４−ジエチルシクロヘキシル）エチル−１−マレイミド］｝共重合体、｛［Ｎ−（１１−トリクロロシリルウンデカニル）−１−マレイミド］−［（Ｓ）−（−）−１−（２，６−ジエチルシクロヘキシル）エチル−１−マレイミド］｝共重合体、｛［Ｎ−（１１−トリクロロシリルウンデカニル）−１−マレイミド］−［（Ｓ）−（−）−１−（３，４−ジエチルシクロヘキシル）エチル−１−マレイミド］｝共重合体、｛［Ｎ−（１１−トリクロロシリルウンデカニル）−１−マレイミド］−［（Ｓ）−（−）−１−（３，５−ジエチルシクロヘキシル）エチル−１−マレイミド］｝共重合体、｛［Ｎ−（１１−トリクロロシリルウンデカニル）−１−マレイミド］−［（Ｓ）−（−）−１−（２−ｉ−プロピルシクロヘキシル）エチル−１−マレイミド］｝共重合体、｛［Ｎ−（１１−トリクロロシリルウンデカニル）−１−マレイミド］−［（Ｓ）−（−）−１−（３−ｉ−プロピルシクロヘキシル）エチル−１−マレイミド］｝共重合体、｛［Ｎ−（１１−トリクロロシリルウンデカニル）−１−マレイミド］−［（Ｓ）−（−）−１−（４−ｉ−プロピルシクロヘキシル）エチル−１−マレイミド］｝共重合体、｛［Ｎ−（１１−トリクロロシリルウンデカニル）−１−マレイミド］−［（Ｓ）−（−）−１−（２，４−ジ−ｉ−プロピルシクロヘキシル）エチル−１−マレイミド］｝共重合体、｛［Ｎ−（１１−トリクロロシリルウンデカニル）−１−マレイミド］−［（Ｓ）−（−）−１−（２，６−ジ−ｉ−プロピルシクロヘキシル）エチル−１−マレイミド］｝共重合体、｛［Ｎ−（１１−トリクロロシリルウンデカニル）−１−マレイミド］−［（Ｓ）−（−）−１−（３，４−ジ−ｉ−プロピルシクロヘキシル）エチル−１−マレイミド］｝共重合体、｛［Ｎ−（１１−トリクロロシリルウンデカニル）−１−マレイミド］−［（Ｓ）−（−）−１−（３，５−ジ−ｉ−プロピルシクロヘキシル）エチル−１−マレイミド］｝共重合体、｛［Ｎ−（１１−トリクロロシリルウンデカニル）−１−マレイミド］−［（Ｓ）−（−）−１−（２−メトキシシクロヘキシル）エチル−１−マレイミド］｝共重合体、｛［Ｎ−（１１−トリクロロシリルウンデカニル）−１−マレイミド］−［（Ｓ）−（−）−１−（３−メトキシシクロヘキシル）エチル−１−マレイミド］｝共重合体、｛［Ｎ−（１１−トリクロロシリルウンデカニル）−１−マレイミド］−［（Ｓ）−（−）−１−（４−メトキシシクロヘキシル）エチル−１−マレイミド］｝共重合体、｛［Ｎ−（１１−トリクロロシリルウンデカニル）−１−マレイミド］−［（Ｓ）−（−）−１−（２，４−ジメトキシシクロヘキシル）エチル−１−マレイミド］｝共重合体、｛［Ｎ−（１１−トリクロロシリルウンデカニル）−１−マレイミド］−［（Ｓ）−（−）−１−（２，６−ジメトキシシクロヘキシル）エチル−１−マレイミド］｝共重合体、｛［Ｎ−（１１−トリクロロシリルウンデカニル）−１−マレイミド］−［（Ｓ）−（−）−１−（３，４−ジメトキシシクロヘキシル）エチル−１−マレイミド］｝共重合体、｛［Ｎ−（１１−トリクロロシリルウンデカニル）−１−マレイミド］−［（Ｓ）−（−）−１−（３，５−ジメトキシシクロヘキシル）エチル−１−マレイミド］｝共重合体、｛［Ｎ−（１１−トリクロロシリルウンデカニル）−１−マレイミド］−［（Ｓ）−（−）−１−（２−エトキシシクロヘキシル）エチル−１−マレイミド］｝共重合体、｛［Ｎ−（１１−トリクロロシリルウンデカニル）−１−マレイミド］−［（Ｓ）−（−）−１−（３−エトキシシクロヘキシル）エチル−１−マレイミド］｝共重合体、｛［Ｎ−（１１−トリクロロシリルウンデカニル）−１−マレイミド］−［（Ｓ）−（−）−１−（４−エトキシシクロヘキシル）エチル−１−マレイミド］｝共重合体、｛［Ｎ−（１１−トリクロロシリルウンデカニル）−１−マレイミド］−［（Ｓ）−（−）−１−（２，４−ジエトキシシクロヘキシル）エチル−１−マレイミド］｝共重合体、｛［Ｎ−（１１−トリクロロシリルウンデカニル）−１−マレイミド］−［（Ｓ）−（−）−１−（２，６−ジエトキシシクロヘキシル）エチル−１−マレイミド］｝共重合体、｛［Ｎ−（１１−トリクロロシリルウンデカニル）−１−マレイミド］−［（Ｓ）−（−）−１−（３，４−ジエトキシシクロヘキシル）エチル−１−マレイミド］｝共重合体、｛［Ｎ−（１１−トリクロロシリルウンデカニル）−１−マレイミド］−［（Ｓ）−（−）−１−（３，５−ジエトキシシクロヘキシル）エチル−１−マレイミド］｝共重合体等が例示される。
【０１１１】
また、上記一般式（５）においてＸが炭素数４〜９の直鎖状のアルキレン基であって、且つ上記一般式（３）において、置換基Ｒ１〜Ｒ５のうち、少なくとも一つの置換基がメチル基、エチル基、炭素数３〜１０の直鎖状、分岐状若しくは環式のアルキル基、メトキシ基、エトキシ基、又は炭素数３〜１０の直鎖状、分岐状若しくは環式のアルコキシ基であり、残りの置換基が全て水素原子であって、なお且つ置換基Ｒ６がエチル基である該光学活性ポリマレイミド誘導体としては、具体的には、
｛［Ｎ−（６−トリクロロシリルヘキシル）−１−マレイミド］−［（Ｓ）−（−）−１−（２−メチルシクロヘキシル）−ｎ−プロピル−１−マレイミド］｝共重合体、｛［Ｎ−（６−トリクロロシリルヘキシル）−１−マレイミド］−［（Ｓ）−（−）−１−（３−メチルシクロヘキシル）−ｎ−プロピル−１−マレイミド］｝共重合体、｛［Ｎ−（６−トリクロロシリルヘキシル）−１−マレイミド］−［（Ｓ）−（−）−１−（４−メチルシクロヘキシル）−ｎ−プロピル−１−マレイミド］｝共重合体、｛［Ｎ−（６−トリクロロシリルヘキシル）−１−マレイミド］−［（Ｓ）−（−）−１−（２，４−ジメチルシクロヘキシル）−ｎ−プロピル−１−マレイミド］｝共重合体、｛［Ｎ−（６−トリクロロシリルヘキシル）−１−マレイミド］−［（Ｓ）−（−）−１−（２，６−ジメチルシクロヘキシル）−ｎ−プロピル−１−マレイミド］｝共重合体、｛［Ｎ−（６−トリクロロシリルヘキシル）−１−マレイミド］−［（Ｓ）−（−）−１−（３，４−ジメチルシクロヘキシル）−ｎ−プロピル−１−マレイミド］｝共重合体、｛［Ｎ−（６−トリクロロシリルヘキシル）−１−マレイミド］−［（Ｓ）−（−）−１−（３，５−ジメチルシクロヘキシル）−ｎ−プロピル−１−マレイミド］｝共重合体、｛［Ｎ−（６−トリクロロシリルヘキシル）−１−マレイミド］−［（Ｓ）−（−）−１−（２−エチルシクロヘキシル）−ｎ−プロピル−１−マレイミド］｝共重合体、｛［Ｎ−（６−トリクロロシリルヘキシル）−１−マレイミド］−［（Ｓ）−（−）−１−（３−エチルシクロヘキシル）−ｎ−プロピル−１−マレイミド］｝共重合体、｛［Ｎ−（６−トリクロロシリルヘキシル）−１−マレイミド］−［（Ｓ）−（−）−１−（４−エチルシクロヘキシル）−ｎ−プロピル−１−マレイミド］｝共重合体、｛［Ｎ−（６−トリクロロシリルヘキシル）−１−マレイミド］−［（Ｓ）−（−）−１−（２，４−ジエチルシクロヘキシル）−ｎ−プロピル−１−マレイミド］｝共重合体、｛［Ｎ−（６−トリクロロシリルヘキシル）−１−マレイミド］−［（Ｓ）−（−）−１−（２，６−ジエチルシクロヘキシル）−ｎ−プロピル−１−マレイミド］｝共重合体、｛［Ｎ−（６−トリクロロシリルヘキシル）−１−マレイミド］−［（Ｓ）−（−）−１−（３，４−ジエチルシクロヘキシル）−ｎ−プロピル−１−マレイミド］｝共重合体、｛［Ｎ−（６−トリクロロシリルヘキシル）−１−マレイミド］−［（Ｓ）−（−）−１−（３，５−ジエチルシクロヘキシル）−ｎ−プロピル−１−マレイミド］｝共重合体、｛［Ｎ−（６−トリクロロシリルヘキシル）−１−マレイミド］−［（Ｓ）−（−）−１−（２−ｉ−プロピルシクロヘキシル）−ｎ−プロピル−１−マレイミド］｝共重合体、｛［Ｎ−（６−トリクロロシリルヘキシル）−１−マレイミド］−［（Ｓ）−（−）−１−（３−ｉ−プロピルシクロヘキシル）−ｎ−プロピル−１−マレイミド］｝共重合体、｛［Ｎ−（６−トリクロロシリルヘキシル）−１−マレイミド］−［（Ｓ）−（−）−１−（４−ｉ−プロピルシクロヘキシル）−ｎ−プロピル−１−マレイミド］｝共重合体、｛［Ｎ−（６−トリクロロシリルヘキシル）−１−マレイミド］−［（Ｓ）−（−）−１−（２，４−ジ−ｉ−プロピルシクロヘキシル）−ｎ−プロピル−１−マレイミド］｝共重合体、｛［Ｎ−（６−トリクロロシリルヘキシル）−１−マレイミド］−［（Ｓ）−（−）−１−（２，６−ジ−ｉ−プロピルシクロヘキシル）−ｎ−プロピル−１−マレイミド］｝共重合体、｛［Ｎ−（６−トリクロロシリルヘキシル）−１−マレイミド］−［（Ｓ）−（−）−１−（３，４−ジ−ｉ−プロピルシクロヘキシル）−ｎ−プロピル−１−マレイミド］｝共重合体、｛［Ｎ−（６−トリクロロシリルヘキシル）−１−マレイミド］−［（Ｓ）−（−）−１−（３，５−ジ−ｉ−プロピルシクロヘキシル）−ｎ−プロピル−１−マレイミド］｝共重合体、｛［Ｎ−（６−トリクロロシリルヘキシル）−１−マレイミド］−［（Ｓ）−（−）−１−（２−メトキシシクロヘキシル）−ｎ−プロピル−１−マレイミド］｝共重合体、｛［Ｎ−（６−トリクロロシリルヘキシル）−１−マレイミド］−［（Ｓ）−（−）−１−（３−メトキシシクロヘキシル）−ｎ−プロピル−１−マレイミド］｝共重合体、｛［Ｎ−（６−トリクロロシリルヘキシル）−１−マレイミド］−［（Ｓ）−（−）−１−（４−メトキシシクロヘキシル）−ｎ−プロピル−１−マレイミド］｝共重合体、｛［Ｎ−（６−トリクロロシリルヘキシル）−１−マレイミド］−［（Ｓ）−（−）−１−（２，４−ジメトキシシクロヘキシル）−ｎ−プロピル−１−マレイミド］｝共重合体、｛［Ｎ−（６−トリクロロシリルヘキシル）−１−マレイミド］−［（Ｓ）−（−）−１−（２，６−ジメトキシシクロヘキシル）−ｎ−プロピル−１−マレイミド］｝共重合体、｛［Ｎ−（６−トリクロロシリルヘキシル）−１−マレイミド］−［（Ｓ）−（−）−１−（３，４−ジメトキシシクロヘキシル）−ｎ−プロピル−１−マレイミド］｝共重合体、｛［Ｎ−（６−トリクロロシリルヘキシル）−１−マレイミド］−［（Ｓ）−（−）−１−（３，５−ジメトキシシクロヘキシル）−ｎ−プロピル−１−マレイミド］｝共重合体、｛［Ｎ−（６−トリクロロシリルヘキシル）−１−マレイミド］−［（Ｓ）−（−）−１−（２−エトキシシクロヘキシル）−ｎ−プロピル−１−マレイミド］｝共重合体、｛［Ｎ−（６−トリクロロシリルヘキシル）−１−マレイミド］−［（Ｓ）−（−）−１−（３−エトキシシクロヘキシル）−ｎ−プロピル−１−マレイミド］｝共重合体、｛［Ｎ−（６−トリクロロシリルヘキシル）−１−マレイミド］−［（Ｓ）−（−）−１−（４−エトキシシクロヘキシル）−ｎ−プロピル−１−マレイミド］｝共重合体、｛［Ｎ−（６−トリクロロシリルヘキシル）−１−マレイミド］−［（Ｓ）−（−）−１−（２，４−ジエトキシシクロヘキシル）−ｎ−プロピル−１−マレイミド］｝共重合体、｛［Ｎ−（６−トリクロロシリルヘキシル）−１−マレイミド］−［（Ｓ）−（−）−１−（２，６−ジエトキシシクロヘキシル）−ｎ−プロピル−１−マレイミド］｝共重合体、｛［Ｎ−（６−トリクロロシリルヘキシル）−１−マレイミド］−［（Ｓ）−（−）−１−（３，４−ジエトキシシクロヘキシル）−ｎ−プロピル−１−マレイミド］｝共重合体、｛［Ｎ−（６−トリクロロシリルヘキシル）−１−マレイミド］−［（Ｓ）−（−）−１−（３，５−ジエトキシシクロヘキシル）−ｎ−プロピル−１−マレイミド］｝共重合体等が例示される。
【０１１２】
さらには、｛［Ｎ−（１１−トリクロロシリルウンデカニル）−１−マレイミド］−［（Ｓ）−（−）−１−（２−メチルシクロヘキシル）−ｎ−プロピル−１−マレイミド］｝共重合体、｛［Ｎ−（１１−トリクロロシリルウンデカニル）−１−マレイミド］−［（Ｓ）−（−）−１−（３−メチルシクロヘキシル）−ｎ−プロピル−１−マレイミド］｝共重合体、｛［Ｎ−（１１−トリクロロシリルウンデカニル）−１−マレイミド］−［（Ｓ）−（−）−１−（４−メチルシクロヘキシル）−ｎ−プロピル−１−マレイミド］｝共重合体、｛［Ｎ−（１１−トリクロロシリルウンデカニル）−１−マレイミド］−［（Ｓ）−（−）−１−（２，４−ジメチルシクロヘキシル）−ｎ−プロピル−１−マレイミド］｝共重合体、｛［Ｎ−（１１−トリクロロシリルウンデカニル）−１−マレイミド］−［（Ｓ）−（−）−１−（２，６−ジメチルシクロヘキシル）−ｎ−プロピル−１−マレイミド］｝共重合体、｛［Ｎ−（１１−トリクロロシリルウンデカニル）−１−マレイミド］−［（Ｓ）−（−）−１−（３，４−ジメチルシクロヘキシル）−ｎ−プロピル−１−マレイミド］｝共重合体、｛［Ｎ−（１１−トリクロロシリルウンデカニル）−１−マレイミド］−［（Ｓ）−（−）−１−（３，５−ジメチルシクロヘキシル）−ｎ−プロピル−１−マレイミド］｝共重合体、｛［Ｎ−（１１−トリクロロシリルウンデカニル）−１−マレイミド］−［（Ｓ）−（−）−１−（２−エチルシクロヘキシル）−ｎ−プロピル−１−マレイミド］｝共重合体、｛［Ｎ−（１１−トリクロロシリルウンデカニル）−１−マレイミド］−［（Ｓ）−（−）−１−（３−エチルシクロヘキシル）−ｎ−プロピル−１−マレイミド］｝共重合体、｛［Ｎ−（１１−トリクロロシリルウンデカニル）−１−マレイミド］−［（Ｓ）−（−）−１−（４−エチルシクロヘキシル）−ｎ−プロピル−１−マレイミド］｝共重合体、｛［Ｎ−（１１−トリクロロシリルウンデカニル）−１−マレイミド］−［（Ｓ）−（−）−１−（２，４−ジエチルシクロヘキシル）−ｎ−プロピル−１−マレイミド］｝共重合体、｛［Ｎ−（１１−トリクロロシリルウンデカニル）−１−マレイミド］−［（Ｓ）−（−）−１−（２，６−ジエチルシクロヘキシル）−ｎ−プロピル−１−マレイミド］｝共重合体、｛［Ｎ−（１１−トリクロロシリルウンデカニル）−１−マレイミド］−［（Ｓ）−（−）−１−（３，４−ジエチルシクロヘキシル）−ｎ−プロピル−１−マレイミド］｝共重合体、｛［Ｎ−（１１−トリクロロシリルウンデカニル）−１−マレイミド］−［（Ｓ）−（−）−１−（３，５−ジエチルシクロヘキシル）−ｎ−プロピル−１−マレイミド］｝共重合体、｛［Ｎ−（１１−トリクロロシリルウンデカニル）−１−マレイミド］−［（Ｓ）−（−）−１−（２−ｉ−プロピルシクロヘキシル）−ｎ−プロピル−１−マレイミド］｝共重合体、｛［Ｎ−（１１−トリクロロシリルウンデカニル）−１−マレイミド］−［（Ｓ）−（−）−１−（３−ｉ−プロピルシクロヘキシル）−ｎ−プロピル−１−マレイミド］｝共重合体、｛［Ｎ−（１１−トリクロロシリルウンデカニル）−１−マレイミド］−［（Ｓ）−（−）−１−（４−ｉ−プロピルシクロヘキシル）−ｎ−プロピル−１−マレイミド］｝共重合体、｛［Ｎ−（１１−トリクロロシリルウンデカニル）−１−マレイミド］−［（Ｓ）−（−）−１−（２，４−ジ−ｉ−プロピルシクロヘキシル）−ｎ−プロピル−１−マレイミド］｝共重合体、｛［Ｎ−（１１−トリクロロシリルウンデカニル）−１−マレイミド］−［（Ｓ）−（−）−１−（２，６−ジ−ｉ−プロピルシクロヘキシル）−ｎ−プロピル−１−マレイミド］｝共重合体、｛［Ｎ−（１１−トリクロロシリルウンデカニル）−１−マレイミド］−［（Ｓ）−（−）−１−（３，４−ジ−ｉ−プロピルシクロヘキシル）−ｎ−プロピル−１−マレイミド］｝共重合体、｛［Ｎ−（１１−トリクロロシリルウンデカニル）−１−マレイミド］−［（Ｓ）−（−）−１−（３，５−ジ−ｉ−プロピルシクロヘキシル）−ｎ−プロピル−１−マレイミド］｝共重合体、｛［Ｎ−（１１−トリクロロシリルウンデカニル）−１−マレイミド］−［（Ｓ）−（−）−１−（２−メトキシシクロヘキシル）−ｎ−プロピル−１−マレイミド］｝共重合体、｛［Ｎ−（１１−トリクロロシリルウンデカニル）−１−マレイミド］−［（Ｓ）−（−）−１−（３−メトキシシクロヘキシル）−ｎ−プロピル−１−マレイミド］｝共重合体、｛［Ｎ−（１１−トリクロロシリルウンデカニル）−１−マレイミド］−［（Ｓ）−（−）−１−（４−メトキシシクロヘキシル）−ｎ−プロピル−１−マレイミド］｝共重合体、｛［Ｎ−（１１−トリクロロシリルウンデカニル）−１−マレイミド］−［（Ｓ）−（−）−１−（２，４−ジメトキシシクロヘキシル）−ｎ−プロピル−１−マレイミド］｝共重合体、｛［Ｎ−（１１−トリクロロシリルウンデカニル）−１−マレイミド］−［（Ｓ）−（−）−１−（２，６−ジメトキシシクロヘキシル）−ｎ−プロピル−１−マレイミド］｝共重合体、｛［Ｎ−（１１−トリクロロシリルウンデカニル）−１−マレイミド］−［（Ｓ）−（−）−１−（３，４−ジメトキシシクロヘキシル）−ｎ−プロピル−１−マレイミド］｝共重合体、｛［Ｎ−（１１−トリクロロシリルウンデカニル）−１−マレイミド］−［（Ｓ）−（−）−１−（３，５−ジメトキシシクロヘキシル）−ｎ−プロピル−１−マレイミド］｝共重合体、｛［Ｎ−（１１−トリクロロシリルウンデカニル）−１−マレイミド］−［（Ｓ）−（−）−１−（２−エトキシシクロヘキシル）−ｎ−プロピル−１−マレイミド］｝共重合体、｛［Ｎ−（１１−トリクロロシリルウンデカニル）−１−マレイミド］−［（Ｓ）−（−）−１−（３−エトキシシクロヘキシル）−ｎ−プロピル−１−マレイミド］｝共重合体、｛［Ｎ−（１１−トリクロロシリルウンデカニル）−１−マレイミド］−［（Ｓ）−（−）−１−（４−エトキシシクロヘキシル）−ｎ−プロピル−１−マレイミド］｝共重合体、｛［Ｎ−（１１−トリクロロシリルウンデカニル）−１−マレイミド］−［（Ｓ）−（−）−１−（２，４−ジエトキシシクロヘキシル）−ｎ−プロピル−１−マレイミド］｝共重合体、｛［Ｎ−（１１−トリクロロシリルウンデカニル）−１−マレイミド］−［（Ｓ）−（−）−１−（２，６−ジエトキシシクロヘキシル）−ｎ−プロピル−１−マレイミド］｝共重合体、｛［Ｎ−（１１−トリクロロシリルウンデカニル）−１−マレイミド］−［（Ｓ）−（−）−１−（３，４−ジエトキシシクロヘキシル）−ｎ−プロピル−１−マレイミド］｝共重合体、｛［Ｎ−（１１−トリクロロシリルウンデカニル）−１−マレイミド］−［（Ｓ）−（−）−１−（３，５−ジエトキシシクロヘキシル）−ｎ−プロピル−１−マレイミド］｝共重合体等が例示される。
【０１１３】
また、上記一般式（５）においてＸが炭素数４〜９の直鎖状のアルキレン基であって、且つ一般式（３）において、置換基Ｒ１〜Ｒ５のうち、少なくとも一つの置換基がメチル基、エチル基、炭素数３〜１０の直鎖状、分岐状若しくは環式のアルキル基、メトキシ基、エトキシ基、又は炭素数３〜１０の直鎖状、分岐状若しくは環式のアルコキシ基であり、残りの置換基が全て水素原子であって、なお且つ置換基Ｒ６がメトキシ基である該光学活性ポリマレイミド誘導体としては、具体的には、
｛［Ｎ−（６−トリクロロシリルヘキシル）−１−マレイミド］−［（Ｓ）−（−）−（２−メチルシクロヘキシル）メトキシメチルマレイミド］｝共重合体、｛［Ｎ−（６−トリクロロシリルヘキシル）−１−マレイミド］−［（Ｓ）−（−）−（３−メチルシクロヘキシル）メトキシメチルマレイミド］｝共重合体、｛［Ｎ−（６−トリクロロシリルヘキシル）−１−マレイミド］−［（Ｓ）−（−）−（４−メチルシクロヘキシル）メトキシメチルマレイミド］｝共重合体、｛［Ｎ−（６−トリクロロシリルヘキシル）−１−マレイミド］−［（Ｓ）−（−）−（２，４−ジメチルシクロヘキシル）メトキシメチルマレイミド］｝共重合体、｛［Ｎ−（６−トリクロロシリルヘキシル）−１−マレイミド］−［（Ｓ）−（−）−（２，６−ジメチルシクロヘキシル）メトキシメチルマレイミド］｝共重合体、｛［Ｎ−（６−トリクロロシリルヘキシル）−１−マレイミド］−［（Ｓ）−（−）−（３，４−ジメチルシクロヘキシル）メトキシメチルマレイミド］｝共重合体、｛［Ｎ−（６−トリクロロシリルヘキシル）−１−マレイミド］−［（Ｓ）−（−）−（３，５−ジメチルシクロヘキシル）メトキシメチルマレイミド］｝共重合体、｛［Ｎ−（６−トリクロロシリルヘキシル）−１−マレイミド］−［（Ｓ）−（−）−（２−エチルシクロヘキシル）メトキシメチルマレイミド］｝共重合体、｛［Ｎ−（６−トリクロロシリルヘキシル）−１−マレイミド］−［（Ｓ）−（−）−（３−エチルシクロヘキシル）メトキシメチルマレイミド］｝共重合体、｛［Ｎ−（６−トリクロロシリルヘキシル）−１−マレイミド］−［（Ｓ）−（−）−（４−エチルシクロヘキシル）メトキシメチルマレイミド］｝共重合体、｛［Ｎ−（６−トリクロロシリルヘキシル）−１−マレイミド］−［（Ｓ）−（−）−（２，４−ジエチルシクロヘキシル）メトキシメチルマレイミド］｝共重合体、｛［Ｎ−（６−トリクロロシリルヘキシル）−１−マレイミド］−［（Ｓ）−（−）−（２，６−ジエチルシクロヘキシル）メトキシメチルマレイミド］｝共重合体、｛［Ｎ−（６−トリクロロシリルヘキシル）−１−マレイミド］−［（Ｓ）−（−）−（３，４−ジエチルシクロヘキシル）メトキシメチルマレイミド］｝共重合体、｛［Ｎ−（６−トリクロロシリルヘキシル）−１−マレイミド］−［（Ｓ）−（−）−（３，５−ジエチルシクロヘキシル）メトキシメチルマレイミド］｝共重合体、｛［Ｎ−（６−トリクロロシリルヘキシル）−１−マレイミド］−［（Ｓ）−（−）−（２−ｉ−プロピルシクロヘキシル）メトキシメチルマレイミド］｝共重合体、｛［Ｎ−（６−トリクロロシリルヘキシル）−１−マレイミド］−［（Ｓ）−（−）−（３−ｉ−プロピルシクロヘキシル）メトキシメチルマレイミド］｝共重合体、｛［Ｎ−（６−トリクロロシリルヘキシル）−１−マレイミド］−［（Ｓ）−（−）−（４−ｉ−プロピルシクロヘキシル）メトキシメチルマレイミド］｝共重合体、｛［Ｎ−（６−トリクロロシリルヘキシル）−１−マレイミド］−［（Ｓ）−（−）−（２，４−ジ−ｉ−プロピルシクロヘキシル）メトキシメチルマレイミド］｝共重合体、｛［Ｎ−（６−トリクロロシリルヘキシル）−１−マレイミド］−［（Ｓ）−（−）−（２，６−ジ−ｉ−プロピルシクロヘキシル）メトキシメチルマレイミド］｝共重合体、｛［Ｎ−（６−トリクロロシリルヘキシル）−１−マレイミド］−［（Ｓ）−（−）−（３，４−ジ−ｉ−プロピルシクロヘキシル）メトキシメチルマレイミド］｝共重合体、｛［Ｎ−（６−トリクロロシリルヘキシル）−１−マレイミド］−［（Ｓ）−（−）−（３，５−ジ−ｉ−プロピルシクロヘキシル）メトキシメチルマレイミド］｝共重合体、｛［Ｎ−（６−トリクロロシリルヘキシル）−１−マレイミド］−［（Ｓ）−（−）−（２−メトキシシクロヘキシル）メトキシメチルマレイミド］｝共重合体、｛［Ｎ−（６−トリクロロシリルヘキシル）−１−マレイミド］−［（Ｓ）−（−）−（３−メトキシシクロヘキシル）メトキシメチルマレイミド］｝共重合体、｛［Ｎ−（６−トリクロロシリルヘキシル）−１−マレイミド］−［（Ｓ）−（−）−（４−メトキシシクロヘキシル）メトキシメチルマレイミド］｝共重合体、｛［Ｎ−（６−トリクロロシリルヘキシル）−１−マレイミド］−［（Ｓ）−（−）−（２，４−ジメトキシシクロヘキシル）メトキシメチルマレイミド］｝共重合体、｛［Ｎ−（６−トリクロロシリルヘキシル）−１−マレイミド］−［（Ｓ）−（−）−（２，６−ジメトキシシクロヘキシル）メトキシメチルマレイミド］｝共重合体、｛［Ｎ−（６−トリクロロシリルヘキシル）−１−マレイミド］−［（Ｓ）−（−）−（３，４−ジメトキシシクロヘキシル）メトキシメチルマレイミド］｝共重合体、｛［Ｎ−（６−トリクロロシリルヘキシル）−１−マレイミド］−［（Ｓ）−（−）−（３，５−ジメトキシシクロヘキシル）メトキシメチルマレイミド］｝共重合体、｛［Ｎ−（６−トリクロロシリルヘキシル）−１−マレイミド］−［（Ｓ）−（−）−（２−エトキシシクロヘキシル）メトキシメチルマレイミド］｝共重合体、｛［Ｎ−（６−トリクロロシリルヘキシル）−１−マレイミド］−［（Ｓ）−（−）−（３−エトキシシクロヘキシル）メトキシメチルマレイミド］｝共重合体、｛［Ｎ−（６−トリクロロシリルヘキシル）−１−マレイミド］−［（Ｓ）−（−）−（４−エトキシシクロヘキシル）メトキシメチルマレイミド］｝共重合体、｛［Ｎ−（６−トリクロロシリルヘキシル）−１−マレイミド］−［（Ｓ）−（−）−（２，４−ジエトキシシクロヘキシル）メトキシメチルマレイミド］｝共重合体、｛［Ｎ−（６−トリクロロシリルヘキシル）−１−マレイミド］−［（Ｓ）−（−）−（２，６−ジエトキシシクロヘキシル）メトキシメチルマレイミド］｝共重合体、｛［Ｎ−（６−トリクロロシリルヘキシル）−１−マレイミド］−［（Ｓ）−（−）−（３，４−ジエトキシシクロヘキシル）メトキシメチルマレイミド］｝共重合体、｛［Ｎ−（６−トリクロロシリルヘキシル）−１−マレイミド］−［（Ｓ）−（−）−（３，５−ジエトキシシクロヘキシル）メトキシメチルマレイミド］｝共重合体等が例示される。
【０１１４】
さらには、｛［Ｎ−（１１−トリクロロシリルウンデカニル）−１−マレイミド］−［（Ｓ）−（−）−（２−メチルシクロヘキシル）メトキシメチルマレイミド］｝共重合体、｛［Ｎ−（１１−トリクロロシリルウンデカニル）−１−マレイミド］−［（Ｓ）−（−）−（３−メチルシクロヘキシル）メトキシメチルマレイミド］｝共重合体、｛［Ｎ−（１１−トリクロロシリルウンデカニル）−１−マレイミド］−［（Ｓ）−（−）−（４−メチルシクロヘキシル）メトキシメチルマレイミド］｝共重合体、｛［Ｎ−（１１−トリクロロシリルウンデカニル）−１−マレイミド］−［（Ｓ）−（−）−（２，４−ジメチルシクロヘキシル）メトキシメチルマレイミド］｝共重合体、｛［Ｎ−（１１−トリクロロシリルウンデカニル）−１−マレイミド］−［（Ｓ）−（−）−（２，６−ジメチルシクロヘキシル）メトキシメチルマレイミド］｝共重合体、｛［Ｎ−（１１−トリクロロシリルウンデカニル）−１−マレイミド］−［（Ｓ）−（−）−（３，４−ジメチルシクロヘキシル）メトキシメチルマレイミド］｝共重合体、｛［Ｎ−（１１−トリクロロシリルウンデカニル）−１−マレイミド］−［（Ｓ）−（−）−（３，５−ジメチルシクロヘキシル）メトキシメチルマレイミド］｝共重合体、｛［Ｎ−（１１−トリクロロシリルウンデカニル）−１−マレイミド］−［（Ｓ）−（−）−（２−エチルシクロヘキシル）メトキシメチルマレイミド］｝共重合体、｛［Ｎ−（１１−トリクロロシリルウンデカニル）−１−マレイミド］−［（Ｓ）−（−）−（３−エチルシクロヘキシル）メトキシメチルマレイミド］｝共重合体、｛［Ｎ−（１１−トリクロロシリルウンデカニル）−１−マレイミド］−［（Ｓ）−（−）−（４−エチルシクロヘキシル）メトキシメチルマレイミド］｝共重合体、｛［Ｎ−（１１−トリクロロシリルウンデカニル）−１−マレイミド］−［（Ｓ）−（−）−（２，４−ジエチルシクロヘキシル）メトキシメチルマレイミド］｝共重合体、｛［Ｎ−（１１−トリクロロシリルウンデカニル）−１−マレイミド］−［（Ｓ）−（−）−（２，６−ジエチルシクロヘキシル）メトキシメチルマレイミド］｝共重合体、｛［Ｎ−（１１−トリクロロシリルウンデカニル）−１−マレイミド］−［（Ｓ）−（−）−（３，４−ジエチルシクロヘキシル）メトキシメチルマレイミド］｝共重合体、｛［Ｎ−（１１−トリクロロシリルウンデカニル）−１−マレイミド］−［（Ｓ）−（−）−（３，５−ジエチルシクロヘキシル）メトキシメチルマレイミド］｝共重合体、｛［Ｎ−（１１−トリクロロシリルウンデカニル）−１−マレイミド］−［（Ｓ）−（−）−（２−ｉ−プロピルシクロヘキシル）メトキシメチルマレイミド］｝共重合体、｛［Ｎ−（１１−トリクロロシリルウンデカニル）−１−マレイミド］−［（Ｓ）−（−）−（３−ｉ−プロピルシクロヘキシル）メトキシメチルマレイミド］｝共重合体、｛［Ｎ−（１１−トリクロロシリルウンデカニル）−１−マレイミド］−［（Ｓ）−（−）−（４−ｉ−プロピルシクロヘキシル）メトキシメチルマレイミド］｝共重合体、｛［Ｎ−（１１−トリクロロシリルウンデカニル）−１−マレイミド］−［（Ｓ）−（−）−（２，４−ジ−ｉ−プロピルシクロヘキシル）メトキシメチルマレイミド］｝共重合体、｛［Ｎ−（１１−トリクロロシリルウンデカニル）−１−マレイミド］−［（Ｓ）−（−）−（２，６−ジ−ｉ−プロピルシクロヘキシル）メトキシメチルマレイミド］｝共重合体、｛［Ｎ−（１１−トリクロロシリルウンデカニル）−１−マレイミド］−［（Ｓ）−（−）−（３，４−ジ−ｉ−プロピルシクロヘキシル）メトキシメチルマレイミド］｝共重合体、｛［Ｎ−（１１−トリクロロシリルウンデカニル）−１−マレイミド］−［（Ｓ）−（−）−（３，５−ジ−ｉ−プロピルシクロヘキシル）メトキシメチルマレイミド］｝共重合体、｛［Ｎ−（１１−トリクロロシリルウンデカニル）−１−マレイミド］−［（Ｓ）−（−）−（２−メトキシシクロヘキシル）メトキシメチルマレイミド］｝共重合体、｛［Ｎ−（１１−トリクロロシリルウンデカニル）−１−マレイミド］−［（Ｓ）−（−）−（３−メトキシシクロヘキシル）メトキシメチルマレイミド］｝共重合体、｛［Ｎ−（１１−トリクロロシリルウンデカニル）−１−マレイミド］−［（Ｓ）−（−）−（４−メトキシシクロヘキシル）メトキシメチルマレイミド］｝共重合体、｛［Ｎ−（１１−トリクロロシリルウンデカニル）−１−マレイミド］−［（Ｓ）−（−）−（２，４−ジメトキシシクロヘキシル）メトキシメチルマレイミド］｝共重合体、｛［Ｎ−（１１−トリクロロシリルウンデカニル）−１−マレイミド］−［（Ｓ）−（−）−（２，６−ジメトキシシクロヘキシル）メトキシメチルマレイミド］｝共重合体、｛［Ｎ−（１１−トリクロロシリルウンデカニル）−１−マレイミド］−［（Ｓ）−（−）−（３，４−ジメトキシシクロヘキシル）メトキシメチルマレイミド］｝共重合体、｛［Ｎ−（１１−トリクロロシリルウンデカニル）−１−マレイミド］−［（Ｓ）−（−）−（３，５−ジメトキシシクロヘキシル）メトキシメチルマレイミド］｝共重合体、｛［Ｎ−（１１−トリクロロシリルウンデカニル）−１−マレイミド］−［（Ｓ）−（−）−（２−エトキシシクロヘキシル）メトキシメチルマレイミド］｝共重合体、｛［Ｎ−（１１−トリクロロシリルウンデカニル）−１−マレイミド］−［（Ｓ）−（−）−（３−エトキシシクロヘキシル）メトキシメチルマレイミド］｝共重合体、｛［Ｎ−（１１−トリクロロシリルウンデカニル）−１−マレイミド］−［（Ｓ）−（−）−（４−エトキシシクロヘキシル）メトキシメチルマレイミド］｝共重合体、｛［Ｎ−（１１−トリクロロシリルウンデカニル）−１−マレイミド］−［（Ｓ）−（−）−（２，４−ジエトキシシクロヘキシル）メトキシメチルマレイミド］｝共重合体、｛［Ｎ−（１１−トリクロロシリルウンデカニル）−１−マレイミド］−［（Ｓ）−（−）−（２，６−ジエトキシシクロヘキシル）メトキシメチルマレイミド］｝共重合体、｛［Ｎ−（１１−トリクロロシリルウンデカニル）−１−マレイミド］−［（Ｓ）−（−）−（３，４−ジエトキシシクロヘキシル）メトキシメチルマレイミド］｝共重合体、｛［Ｎ−（１１−トリクロロシリルウンデカニル）−１−マレイミド］−［（Ｓ）−（−）−（３，５−ジエトキシシクロヘキシル）メトキシメチルマレイミド］｝共重合体等が例示される。
【０１１５】
また、上記一般式（５）においてＸが炭素数４〜９の直鎖状のアルキレン基であって、且つ上記一般式（３）において、置換基Ｒ１〜Ｒ５のうち、少なくとも一つの置換基がメチル基、エチル基、炭素数３〜１０の直鎖状、分岐状若しくは環式のアルキル基、メトキシ基、エトキシ基、又は炭素数３〜１０の直鎖状、分岐状若しくは環式のアルコキシ基であり、残りの置換基が全て水素原子であって、なお且つ置換基Ｒ６がメトキシカルボニル基である該光学活性ポリマレイミド誘導体としては、具体的には、
｛［Ｎ−（６−トリクロロシリルヘキシル）−１−マレイミド］−［（Ｓ）−（−）−（２−メチルシクロヘキシル）メトキシカルボニルメチルマレイミド］｝共重合体、｛［Ｎ−（６−トリクロロシリルヘキシル）−１−マレイミド］−［（Ｓ）−（−）−（３−メチルシクロヘキシル）メトキシカルボニルメチルマレイミド］｝共重合体、｛［Ｎ−（６−トリクロロシリルヘキシル）−１−マレイミド］−［（Ｓ）−（−）−（４−メチルシクロヘキシル）メトキシカルボニルメチルマレイミド］｝共重合体、｛［Ｎ−（６−トリクロロシリルヘキシル）−１−マレイミド］−［（Ｓ）−（−）−（２，４−ジメチルシクロヘキシル）メトキシカルボニルメチルマレイミド］｝共重合体、｛［Ｎ−（６−トリクロロシリルヘキシル）−１−マレイミド］−［（Ｓ）−（−）−（２，６−ジメチルシクロヘキシル）メトキシカルボニルメチルマレイミド］｝共重合体、｛［Ｎ−（６−トリクロロシリルヘキシル）−１−マレイミド］−［（Ｓ）−（−）−（３，４−ジメチルシクロヘキシル）メトキシカルボニルメチルマレイミド］｝共重合体、｛［Ｎ−（６−トリクロロシリルヘキシル）−１−マレイミド］−［（Ｓ）−（−）−（３，５−ジメチルシクロヘキシル）メトキシカルボニルメチルマレイミド］｝共重合体、｛［Ｎ−（６−トリクロロシリルヘキシル）−１−マレイミド］−［（Ｓ）−（−）−（２−エチルシクロヘキシル）メトキシカルボニルメチルマレイミド］｝共重合体、｛［Ｎ−（６−トリクロロシリルヘキシル）−１−マレイミド］−［（Ｓ）−（−）−（３−エチルシクロヘキシル）メトキシカルボニルメチルマレイミド］｝共重合体、｛［Ｎ−（６−トリクロロシリルヘキシル）−１−マレイミド］−［（Ｓ）−（−）−（４−エチルシクロヘキシル）メトキシカルボニルメチルマレイミド］｝共重合体、｛［Ｎ−（６−トリクロロシリルヘキシル）−１−マレイミド］−［（Ｓ）−（−）−（２，４−ジエチルシクロヘキシル）メトキシカルボニルメチルマレイミド］｝共重合体、｛［Ｎ−（６−トリクロロシリルヘキシル）−１−マレイミド］−［（Ｓ）−（−）−（２，６−ジエチルシクロヘキシル）メトキシカルボニルメチルマレイミド］｝共重合体、｛［Ｎ−（６−トリクロロシリルヘキシル）−１−マレイミド］−［（Ｓ）−（−）−（３，４−ジエチルシクロヘキシル）メトキシカルボニルメチルマレイミド］｝共重合体、｛［Ｎ−（６−トリクロロシリルヘキシル）−１−マレイミド］−［（Ｓ）−（−）−（３，５−ジエチルシクロヘキシル）メトキシカルボニルメチルマレイミド］｝共重合体、｛［Ｎ−（６−トリクロロシリルヘキシル）−１−マレイミド］−［（Ｓ）−（−）−（２−ｉ−プロピルシクロヘキシル）メトキシカルボニルメチルマレイミド］｝共重合体、｛［Ｎ−（６−トリクロロシリルヘキシル）−１−マレイミド］−［（Ｓ）−（−）−（３−ｉ−プロピルシクロヘキシル）メトキシカルボニルメチルマレイミド］｝共重合体、｛［Ｎ−（６−トリクロロシリルヘキシル）−１−マレイミド］−［（Ｓ）−（−）−（４−ｉ−プロピルシクロヘキシル）メトキシカルボニルメチルマレイミド］｝共重合体、｛［Ｎ−（６−トリクロロシリルヘキシル）−１−マレイミド］−［（Ｓ）−（−）−（２，４−ジ−ｉ−プロピルシクロヘキシル）メトキシカルボニルメチルマレイミド］｝共重合体、｛［Ｎ−（６−トリクロロシリルヘキシル）−１−マレイミド］−［（Ｓ）−（−）−（２，６−ジ−ｉ−プロピルシクロヘキシル）メトキシカルボニルメチルマレイミド］｝共重合体、｛［Ｎ−（６−トリクロロシリルヘキシル）−１−マレイミド］−［（Ｓ）−（−）−（３，４−ジ−ｉ−プロピルシクロヘキシル）メトキシカルボニルメチルマレイミド］｝共重合体、｛［Ｎ−（６−トリクロロシリルヘキシル）−１−マレイミド］−［（Ｓ）−（−）−（３，５−ジ−ｉ−プロピルシクロヘキシル）メトキシカルボニルメチルマレイミド］｝共重合体、｛［Ｎ−（６−トリクロロシリルヘキシル）−１−マレイミド］−［（Ｓ）−（−）−（２−メトキシシクロヘキシル）メトキシカルボニルメチルマレイミド］｝共重合体、｛［Ｎ−（６−トリクロロシリルヘキシル）−１−マレイミド］−［（Ｓ）−（−）−（３−メトキシシクロヘキシル）メトキシカルボニルメチルマレイミド］｝共重合体、｛［Ｎ−（６−トリクロロシリルヘキシル）−１−マレイミド］−［（Ｓ）−（−）−（４−メトキシシクロヘキシル）メトキシカルボニルメチルマレイミド］｝共重合体、｛［Ｎ−（６−トリクロロシリルヘキシル）−１−マレイミド］−［（Ｓ）−（−）−（２，４−ジメトキシシクロヘキシル）メトキシカルボニルメチルマレイミド］｝共重合体、｛［Ｎ−（６−トリクロロシリルヘキシル）−１−マレイミド］−［（Ｓ）−（−）−（２，６−ジメトキシシクロヘキシル）メトキシカルボニルメチルマレイミド］｝共重合体、｛［Ｎ−（６−トリクロロシリルヘキシル）−１−マレイミド］−［（Ｓ）−（−）−（３，４−ジメトキシシクロヘキシル）メトキシカルボニルメチルマレイミド］｝共重合体、｛［Ｎ−（６−トリクロロシリルヘキシル）−１−マレイミド］−［（Ｓ）−（−）−（３，５−ジメトキシシクロヘキシル）メトキシカルボニルメチルマレイミド］｝共重合体、｛［Ｎ−（６−トリクロロシリルヘキシル）−１−マレイミド］−［（Ｓ）−（−）−（２−エトキシシクロヘキシル）メトキシカルボニルメチルマレイミド］｝共重合体、｛［Ｎ−（６−トリクロロシリルヘキシル）−１−マレイミド］−［（Ｓ）−（−）−（３−エトキシシクロヘキシル）メトキシカルボニルメチルマレイミド］｝共重合体、｛［Ｎ−（６−トリクロロシリルヘキシル）−１−マレイミド］−［（Ｓ）−（−）−（４−エトキシシクロヘキシル）メトキシカルボニルメチルマレイミド］｝共重合体、｛［Ｎ−（６−トリクロロシリルヘキシル）−１−マレイミド］−［（Ｓ）−（−）−（２，４−ジエトキシシクロヘキシル）メトキシカルボニルメチルマレイミド］｝共重合体、｛［Ｎ−（６−トリクロロシリルヘキシル）−１−マレイミド］−［（Ｓ）−（−）−（２，６−ジエトキシシクロヘキシル）メトキシカルボニルメチルマレイミド］｝共重合体、｛［Ｎ−（６−トリクロロシリルヘキシル）−１−マレイミド］−［（Ｓ）−（−）−（３，４−ジエトキシシクロヘキシル）メトキシカルボニルメチルマレイミド］｝共重合体、｛［Ｎ−（６−トリクロロシリルヘキシル）−１−マレイミド］−［（Ｓ）−（−）−（３，５−ジエトキシシクロヘキシル）メトキシカルボニルメチルマレイミド］｝共重合体等が例示される。
【０１１６】
さらには、｛［Ｎ−（１１−トリクロロシリルウンデカニル）−１−マレイミド］−［（Ｓ）−（−）−（２−メチルシクロヘキシル）メトキシカルボニルメチルマレイミド］｝共重合体、｛［Ｎ−（１１−トリクロロシリルウンデカニル）−１−マレイミド］−［（Ｓ）−（−）−（３−メチルシクロヘキシル）メトキシカルボニルメチルマレイミド］｝共重合体、｛［Ｎ−（１１−トリクロロシリルウンデカニル）−１−マレイミド］−［（Ｓ）−（−）−（４−メチルシクロヘキシル）メトキシカルボニルメチルマレイミド］｝共重合体、｛［Ｎ−（１１−トリクロロシリルウンデカニル）−１−マレイミド］−［（Ｓ）−（−）−（２，４−ジメチルシクロヘキシル）メトキシカルボニルメチルマレイミド］｝共重合体、｛［Ｎ−（１１−トリクロロシリルウンデカニル）−１−マレイミド］−［（Ｓ）−（−）−（２，６−ジメチルシクロヘキシル）メトキシカルボニルメチルマレイミド］｝共重合体、｛［Ｎ−（１１−トリクロロシリルウンデカニル）−１−マレイミド］−［（Ｓ）−（−）−（３，４−ジメチルシクロヘキシル）メトキシカルボニルメチルマレイミド］｝共重合体、｛［Ｎ−（１１−トリクロロシリルウンデカニル）−１−マレイミド］−［（Ｓ）−（−）−（３，５−ジメチルシクロヘキシル）メトキシカルボニルメチルマレイミド］｝共重合体、｛［Ｎ−（１１−トリクロロシリルウンデカニル）−１−マレイミド］−［（Ｓ）−（−）−（２−エチルシクロヘキシル）メトキシカルボニルメチルマレイミド］｝共重合体、｛［Ｎ−（１１−トリクロロシリルウンデカニル）−１−マレイミド］−［（Ｓ）−（−）−（３−エチルシクロヘキシル）メトキシカルボニルメチルマレイミド］｝共重合体、｛［Ｎ−（１１−トリクロロシリルウンデカニル）−１−マレイミド］−［（Ｓ）−（−）−（４−エチルシクロヘキシル）メトキシカルボニルメチルマレイミド］｝共重合体、｛［Ｎ−（１１−トリクロロシリルウンデカニル）−１−マレイミド］−［（Ｓ）−（−）−（２，４−ジエチルシクロヘキシル）メトキシカルボニルメチルマレイミド］｝共重合体、｛［Ｎ−（１１−トリクロロシリルウンデカニル）−１−マレイミド］−［（Ｓ）−（−）−（２，６−ジエチルシクロヘキシル）メトキシカルボニルメチルマレイミド］｝共重合体、｛［Ｎ−（１１−トリクロロシリルウンデカニル）−１−マレイミド］−［（Ｓ）−（−）−（３，４−ジエチルシクロヘキシル）メトキシカルボニルメチルマレイミド］｝共重合体、｛［Ｎ−（１１−トリクロロシリルウンデカニル）−１−マレイミド］−［（Ｓ）−（−）−（３，５−ジエチルシクロヘキシル）メトキシカルボニルメチルマレイミド］｝共重合体、｛［Ｎ−（１１−トリクロロシリルウンデカニル）−１−マレイミド］−［（Ｓ）−（−）−（２−ｉ−プロピルシクロヘキシル）メトキシカルボニルメチルマレイミド］｝共重合体、｛［Ｎ−（１１−トリクロロシリルウンデカニル）−１−マレイミド］−［（Ｓ）−（−）−（３−ｉ−プロピルシクロヘキシル）メトキシカルボニルメチルマレイミド］｝共重合体、｛［Ｎ−（１１−トリクロロシリルウンデカニル）−１−マレイミド］−［（Ｓ）−（−）−（４−ｉ−プロピルシクロヘキシル）メトキシカルボニルメチルマレイミド］｝共重合体、｛［Ｎ−（１１−トリクロロシリルウンデカニル）−１−マレイミド］−［（Ｓ）−（−）−（２，４−ジ−ｉ−プロピルシクロヘキシル）メトキシカルボニルメチルマレイミド］｝共重合体、｛［Ｎ−（１１−トリクロロシリルウンデカニル）−１−マレイミド］−［（Ｓ）−（−）−（２，６−ジ−ｉ−プロピルシクロヘキシル）メトキシカルボニルメチルマレイミド］｝共重合体、｛［Ｎ−（１１−トリクロロシリルウンデカニル）−１−マレイミド］−［（Ｓ）−（−）−（３，４−ジ−ｉ−プロピルシクロヘキシル）メトキシカルボニルメチルマレイミド］｝共重合体、｛［Ｎ−（１１−トリクロロシリルウンデカニル）−１−マレイミド］−［（Ｓ）−（−）−（３，５−ジ−ｉ−プロピルシクロヘキシル）メトキシカルボニルメチルマレイミド］｝共重合体、｛［Ｎ−（１１−トリクロロシリルウンデカニル）−１−マレイミド］−［（Ｓ）−（−）−（２−メトキシシクロヘキシル）メトキシカルボニルメチルマレイミド］｝共重合体、｛［Ｎ−（１１−トリクロロシリルウンデカニル）−１−マレイミド］−［（Ｓ）−（−）−（３−メトキシシクロヘキシル）メトキシカルボニルメチルマレイミド］｝共重合体、｛［Ｎ−（１１−トリクロロシリルウンデカニル）−１−マレイミド］−［（Ｓ）−（−）−（４−メトキシシクロヘキシル）メトキシカルボニルメチルマレイミド］｝共重合体、｛［Ｎ−（１１−トリクロロシリルウンデカニル）−１−マレイミド］−［（Ｓ）−（−）−（２，４−ジメトキシシクロヘキシル）メトキシカルボニルメチルマレイミド］｝共重合体、｛［Ｎ−（１１−トリクロロシリルウンデカニル）−１−マレイミド］−［（Ｓ）−（−）−（２，６−ジメトキシシクロヘキシル）メトキシカルボニルメチルマレイミド］｝共重合体、｛［Ｎ−（１１−トリクロロシリルウンデカニル）−１−マレイミド］−［（Ｓ）−（−）−（３，４−ジメトキシシクロヘキシル）メトキシカルボニルメチルマレイミド］｝共重合体、｛［Ｎ−（１１−トリクロロシリルウンデカニル）−１−マレイミド］−［（Ｓ）−（−）−（３，５−ジメトキシシクロヘキシル）メトキシカルボニルメチルマレイミド］｝共重合体、｛［Ｎ−（１１−トリクロロシリルウンデカニル）−１−マレイミド］−［（Ｓ）−（−）−（２−エトキシシクロヘキシル）メトキシカルボニルメチルマレイミド］｝共重合体、｛［Ｎ−（１１−トリクロロシリルウンデカニル）−１−マレイミド］−［（Ｓ）−（−）−（３−エトキシシクロヘキシル）メトキシカルボニルメチルマレイミド］｝共重合体、｛［Ｎ−（１１−トリクロロシリルウンデカニル）−１−マレイミド］−［（Ｓ）−（−）−（４−エトキシシクロヘキシル）メトキシカルボニルメチルマレイミド］｝共重合体、｛［Ｎ−（１１−トリクロロシリルウンデカニル）−１−マレイミド］−［（Ｓ）−（−）−（２，４−ジエトキシシクロヘキシル）メトキシカルボニルメチルマレイミド］｝共重合体、｛［Ｎ−（１１−トリクロロシリルウンデカニル）−１−マレイミド］−［（Ｓ）−（−）−（２，６−ジエトキシシクロヘキシル）メトキシカルボニルメチルマレイミド］｝共重合体、｛［Ｎ−（１１−トリクロロシリルウンデカニル）−１−マレイミド］−［（Ｓ）−（−）−（３，４−ジエトキシシクロヘキシル）メトキシカルボニルメチルマレイミド］｝共重合体、｛［Ｎ−（１１−トリクロロシリルウンデカニル）−１−マレイミド］−［（Ｓ）−（−）−（３，５−ジエトキシシクロヘキシル）メトキシカルボニルメチルマレイミド］｝共重合体等が例示される。
【０１１７】
本発明において、上記一般式（５）で示される構造単位及び上記一般式（４）で示される構造単位を含む光学活性ポリマレイミド誘導体としては、特に限定するものではない。例えば、上記一般式（５）においてＸが炭素数４〜９の直鎖状のアルキレン基であって、且つ上記一般式（４）において、置換基Ｘ１−Ｒ１、Ｘ２−Ｒ２、Ｘ７−Ｒ７、Ｘ８−Ｒ８のうち、いずれか一つの置換基が、Ｘｎ（ここで、ｎは１，２，７又は８を表す。）においてメチレン基、酸素原子、カルボニル基、カルボニルオキシ基、カルボニルアミノ基、アミノカルボニル基、アミノカルボニルオキシ基又は単結合を表され、Ｒｎ（ここで、ｎは１，２，７又は８を表す。）において水素原子、メチル基、エチル基、炭素数３〜１０の直鎖状，分岐状若しくは環式のアルキル基、メトキシ基、エトキシ基、炭素数３〜１０の直鎖状，分岐状若しくは環式のアルコキシ基、炭素数５〜１０の芳香族基、又はベンジル基で表され、残りの置換基が全て水素原子である該光学活性ポリマレイミド誘導体としては、具体的には、
＜［Ｎ−（６−トリクロロシリルヘキシル）−１−マレイミド］−｛Ｎ−［（１Ｓ，２Ｓ）−２−メチルシクロペンチル］マレイミド｝＞共重合体、＜［Ｎ−（６−トリクロロシリルヘキシル）−１−マレイミド］−｛Ｎ−［（１Ｓ，２Ｓ）−２−エチルシクロペンチル］マレイミド｝＞共重合体、＜［Ｎ−（６−トリクロロシリルヘキシル）−１−マレイミド］−｛Ｎ−［（１Ｓ，２Ｓ）−２−ｉ−プロピルシクロペンチル］マレイミド｝＞共重合体、＜［Ｎ−（６−トリクロロシリルヘキシル）−１−マレイミド］−｛Ｎ−［（１Ｓ，２Ｓ）−２−ｎ−ブチルシクロペンチル］マレイミド｝＞共重合体、＜［Ｎ−（６−トリクロロシリルヘキシル）−１−マレイミド］−｛Ｎ−［（１Ｓ，２Ｓ）−２−フェニルシクロペンチル］マレイミド｝＞共重合体、＜［Ｎ−（６−トリクロロシリルヘキシル）−１−マレイミド］−｛Ｎ−［（１Ｓ，２Ｓ）−２−ベンジルシクロペンチル］マレイミド｝＞共重合体、＜［Ｎ−（６−トリクロロシリルヘキシル）−１−マレイミド］−｛Ｎ−［（１Ｓ，２Ｓ）−２−メトキシシクロペンチル］マレイミド｝＞共重合体、＜［Ｎ−（６−トリクロロシリルヘキシル）−１−マレイミド］−｛Ｎ−［（１Ｓ，２Ｓ）−２−エトキシシクロペンチル］マレイミド｝＞共重合体、＜［Ｎ−（６−トリクロロシリルヘキシル）−１−マレイミド］−｛Ｎ−［（１Ｓ，２Ｓ）−２−ｉ−プロポキシシクロペンチル］マレイミド｝＞共重合体、＜［Ｎ−（６−トリクロロシリルヘキシル）−１−マレイミド］−｛Ｎ−［（１Ｓ，２Ｓ）−２−フェノキシシクロペンチル］マレイミド｝＞共重合体、＜［Ｎ−（６−トリクロロシリルヘキシル）−１−マレイミド］−｛Ｎ−［（１Ｓ，２Ｓ）−２−ベンジルオキシシクロペンチル］マレイミド｝＞共重合体、＜［Ｎ−（６−トリクロロシリルヘキシル）−１−マレイミド］−｛Ｎ−［（１Ｓ，２Ｓ）−２−アセチルシクロペンチル］マレイミド｝＞共重合体、＜［Ｎ−（６−トリクロロシリルヘキシル）−１−マレイミド］−｛Ｎ−［（１Ｓ，２Ｓ）−２−プロピオニルシクロペンチル］マレイミド｝＞共重合体、＜［Ｎ−（６−トリクロロシリルヘキシル）−１−マレイミド］−｛Ｎ−［（１Ｓ，２Ｓ）−２−ｉ−ブチリルシクロペンチル］マレイミド｝＞共重合体、＜［Ｎ−（６−トリクロロシリルヘキシル）−１−マレイミド］−｛Ｎ−［（１Ｓ，２Ｓ）−２−ベンゾイルシクロペンチル］マレイミド｝＞共重合体、＜［Ｎ−（６−トリクロロシリルヘキシル）−１−マレイミド］−｛Ｎ−［（１Ｓ，２Ｓ）−２−フェニルアセチルシクロペンチル］マレイミド｝＞共重合体、＜［Ｎ−（６−トリクロロシリルヘキシル）−１−マレイミド］−｛Ｎ−［（１Ｓ，２Ｓ）−２−アセトキシシクロペンチル］マレイミド｝＞共重合体、＜［Ｎ−（６−トリクロロシリルヘキシル）−１−マレイミド］−｛Ｎ−［（１Ｓ，２Ｓ）−２−プロピオニルオキシシクロペンチル］マレイミド｝＞共重合体、＜［Ｎ−（６−トリクロロシリルヘキシル）−１−マレイミド］−｛Ｎ−［（１Ｓ，２Ｓ）−２−ｉ−ブチリルオキシシクロペンチル］マレイミド｝＞共重合体、＜［Ｎ−（６−トリクロロシリルヘキシル）−１−マレイミド］−｛Ｎ−［（１Ｓ，２Ｓ）−２−ベンゾイルオキシシクロペンチル］マレイミド｝＞共重合体、＜［Ｎ−（６−トリクロロシリルヘキシル）−１−マレイミド］−｛Ｎ−［（１Ｓ，２Ｓ）−２−フェニルアセトキシシクロペンチル］マレイミド｝＞共重合体、＜［Ｎ−（６−トリクロロシリルヘキシル）−１−マレイミド］−｛、Ｎ−［（１Ｓ，２Ｓ）−２−メトキシカルボニルシクロペンチル］マレイミド｝＞共重合体、＜［Ｎ−（６−トリクロロシリルヘキシル）−１−マレイミド］−｛Ｎ−［（１Ｓ，２Ｓ）−２−エトキシカルボニルシクロペンチル］マレイミド｝＞共重合体、＜［Ｎ−（６−トリクロロシリルヘキシル）−１−マレイミド］−｛Ｎ−［（１Ｓ，２Ｓ）−２−ｉ−プロポキシカルボニルシクロペンチル］マレイミド｝＞共重合体、＜［Ｎ−（６−トリクロロシリルヘキシル）−１−マレイミド］−｛Ｎ−［（１Ｓ，２Ｓ）−２−フェノキシカルボニルシクロペンチル］マレイミド｝＞共重合体、＜［Ｎ−（６−トリクロロシリルヘキシル）−１−マレイミド］−｛Ｎ−［（１Ｓ，２Ｓ）−２−ベンジルオキシカルボニルシクロペンチル］マレイミド｝＞共重合体、＜［Ｎ−（６−トリクロロシリルヘキシル）−１−マレイミド］−｛Ｎ−［（１Ｓ，２Ｓ）−２−Ｎ−アセチルアミノシクロペンチル］マレイミド｝＞共重合体、＜［Ｎ−（６−トリクロロシリルヘキシル）−１−マレイミド］−｛Ｎ−［（１Ｓ，２Ｓ）−２−Ｎ−プロピオニルアミノシクロペンチル］マレイミド｝＞共重合体、＜［Ｎ−（６−トリクロロシリルヘキシル）−１−マレイミド］−｛Ｎ−［（１Ｓ，２Ｓ）−２−Ｎ−ｉ−ブチリルアミノシクロペンチル］マレイミド｝＞共重合体、＜［Ｎ−（６−トリクロロシリルヘキシル）−１−マレイミド］−｛Ｎ−［（１Ｓ，２Ｓ）−２−Ｎ−ベンゾイルアミノシクロペンチル］マレイミド｝＞共重合体、＜［Ｎ−（６−トリクロロシリルヘキシル）−１−マレイミド］−｛Ｎ−［（１Ｓ，２Ｓ）−２−Ｎ−フェニルアセチルアミノシクロペンチル］マレイミド、｝＞共重合体、＜［Ｎ−（６−トリクロロシリルヘキシル）−１−マレイミド］−｛Ｎ−［（１Ｓ，２Ｓ）−２−Ｎ−メチルカルバモイルシクロペンチル］マレイミド｝＞共重合体、＜［Ｎ−（６−トリクロロシリルヘキシル）−１−マレイミド］−｛Ｎ−［（１Ｓ，２Ｓ）−２−Ｎ−エチルカルバモイルシクロペンチル］マレイミド｝＞共重合体、＜［Ｎ−（６−トリクロロシリルヘキシル）−１−マレイミド］−｛Ｎ−［（１Ｓ，２Ｓ）−２−Ｎ−ｉ−プロピルカルバモイルシクロペンチル］マレイミド｝＞共重合体、＜［Ｎ−（６−トリクロロシリルヘキシル）−１−マレイミド］−｛Ｎ−［（１Ｓ，２Ｓ）−２−Ｎ−フェニルカルバモイルシクロペンチル］マレイミド｝＞共重合体、＜［Ｎ−（６−トリクロロシリルヘキシル）−１−マレイミド］−｛、Ｎ−［（１Ｓ，２Ｓ）−２−Ｎ−ベンジルカルバモイルシクロペンチル］マレイミド｝＞共重合体、＜［Ｎ−（６−トリクロロシリルヘキシル）−１−マレイミド］−｛Ｎ−［（１Ｓ，２Ｓ）−２−Ｎ−メチルカルバモイルオキシシクロペンチル］マレイミド｝＞共重合体、＜［Ｎ−（６−トリクロロシリルヘキシル）−１−マレイミド］−｛Ｎ−［（１Ｓ，２Ｓ）−２−Ｎ−エチルカルバモイルオキシシクロペンチル］マレイミド｝＞共重合体、＜［Ｎ−（６−トリクロロシリルヘキシル）−１−マレイミド］−｛Ｎ−［（１Ｓ，２Ｓ）−２−Ｎ−ｉ−プロピルカルバモイルオキシシクロペンチル］マレイミド｝＞共重合体、＜［Ｎ−（６−トリクロロシリルヘキシル）−１−マレイミド］−｛Ｎ−［（１Ｓ，２Ｓ）−２−Ｎ−フェニルカルバモイルオキシシクロペンチル］マレイミド｝＞共重合体、＜［Ｎ−（６−トリクロロシリルヘキシル）−１−マレイミド］−｛Ｎ−［（１Ｓ，２Ｓ）−２−Ｎ−ベンジルカルバモイルオキシシクロペンチル］マレイミド｝＞共重合体等が例示される。
【０１１８】
さらには、＜［Ｎ−（１１−トリクロロシリルウンデカニル）−１−マレイミド］−｛Ｎ−［（１Ｓ，２Ｓ）−２−メチルシクロペンチル］マレイミド｝＞共重合体、＜［Ｎ−（１１−トリクロロシリルウンデカニル）−１−マレイミド］−｛Ｎ−［（１Ｓ，２Ｓ）−２−エチルシクロペンチル］マレイミド｝＞共重合体、＜［Ｎ−（１１−トリクロロシリルウンデカニル）−１−マレイミド］−｛Ｎ−［（１Ｓ，２Ｓ）−２−ｉ−プロピルシクロペンチル］マレイミド｝＞共重合体、＜［Ｎ−（１１−トリクロロシリルウンデカニル）−１−マレイミド］−｛Ｎ−［（１Ｓ，２Ｓ）−２−ｎ−ブチルシクロペンチル］マレイミド｝＞共重合体、＜［Ｎ−（１１−トリクロロシリルウンデカニル）−１−マレイミド］−｛Ｎ−［（１Ｓ，２Ｓ）−２−フェニルシクロペンチル］マレイミド｝＞共重合体、＜［Ｎ−（１１−トリクロロシリルウンデカニル）−１−マレイミド］−｛Ｎ−［（１Ｓ，２Ｓ）−２−ベンジルシクロペンチル］マレイミド｝＞共重合体、＜［Ｎ−（１１−トリクロロシリルウンデカニル）−１−マレイミド］−｛Ｎ−［（１Ｓ，２Ｓ）−２−メトキシシクロペンチル］マレイミド｝＞共重合体、＜［Ｎ−（１１−トリクロロシリルウンデカニル）−１−マレイミド］−｛Ｎ−［（１Ｓ，２Ｓ）−２−エトキシシクロペンチル］マレイミド｝＞共重合体、＜［Ｎ−（１１−トリクロロシリルウンデカニル）−１−マレイミド］−｛Ｎ−［（１Ｓ，２Ｓ）−２−ｉ−プロポキシシクロペンチル］マレイミド｝＞共重合体、＜［Ｎ−（１１−トリクロロシリルウンデカニル）−１−マレイミド］−｛Ｎ−［（１Ｓ，２Ｓ）−２−フェノキシシクロペンチル］マレイミド｝＞共重合体、＜［Ｎ−（１１−トリクロロシリルウンデカニル）−１−マレイミド］−｛Ｎ−［（１Ｓ，２Ｓ）−２−ベンジルオキシシクロペンチル］マレイミド｝＞共重合体、＜［Ｎ−（１１−トリクロロシリルウンデカニル）−１−マレイミド］−｛Ｎ−［（１Ｓ，２Ｓ）−２−アセチルシクロペンチル］マレイミド｝＞共重合体、＜［Ｎ−（１１−トリクロロシリルウンデカニル）−１−マレイミド］−｛Ｎ−［（１Ｓ，２Ｓ）−２−プロピオニルシクロペンチル］マレイミド｝＞共重合体、＜［Ｎ−（１１−トリクロロシリルウンデカニル）−１−マレイミド］−｛Ｎ−［（１Ｓ，２Ｓ）−２−ｉ−ブチリルシクロペンチル］マレイミド｝＞共重合体、＜［Ｎ−（１１−トリクロロシリルウンデカニル）−１−マレイミド］−｛Ｎ−［（１Ｓ，２Ｓ）−２−ベンゾイルシクロペンチル］マレイミド｝＞共重合体、＜［Ｎ−（１１−トリクロロシリルウンデカニル）−１−マレイミド］−｛Ｎ−［（１Ｓ，２Ｓ）−２−フェニルアセチルシクロペンチル］マレイミド｝＞共重合体、＜［Ｎ−（１１−トリクロロシリルウンデカニル）−１−マレイミド］−｛Ｎ−［（１Ｓ，２Ｓ）−２−アセトキシシクロペンチル］マレイミド｝＞共重合体、＜［Ｎ−（１１−トリクロロシリルウンデカニル）−１−マレイミド］−｛Ｎ−［（１Ｓ，２Ｓ）−２−プロピオニルオキシシクロペンチル］マレイミド｝＞共重合体、＜［Ｎ−（１１−トリクロロシリルウンデカニル）−１−マレイミド］−｛Ｎ−［（１Ｓ，２Ｓ）−２−ｉ−ブチリルオキシシクロペンチル］マレイミド｝＞共重合体、＜［Ｎ−（１１−トリクロロシリルウンデカニル）−１−マレイミド］−｛Ｎ−［（１Ｓ，２Ｓ）−２−ベンゾイルオキシシクロペンチル］マレイミド｝＞共重合体、＜［Ｎ−（１１−トリクロロシリルウンデカニル）−１−マレイミド］−｛Ｎ−［（１Ｓ，２Ｓ）−２−フェニルアセトキシシクロペンチル］マレイミド｝＞共重合体、＜［Ｎ−（１１−トリクロロシリルウンデカニル）−１−マレイミド］−｛、Ｎ−［（１Ｓ，２Ｓ）−２−メトキシカルボニルシクロペンチル］マレイミド｝＞共重合体、＜［Ｎ−（１１−トリクロロシリルウンデカニル）−１−マレイミド］−｛Ｎ−［（１Ｓ，２Ｓ）−２−エトキシカルボニルシクロペンチル］マレイミド｝＞共重合体、＜［Ｎ−（１１−トリクロロシリルウンデカニル）−１−マレイミド］−｛Ｎ−［（１Ｓ，２Ｓ）−２−ｉ−プロポキシカルボニルシクロペンチル］マレイミド｝＞共重合体、＜［Ｎ−（１１−トリクロロシリルウンデカニル）−１−マレイミド］−｛Ｎ−［（１Ｓ，２Ｓ）−２−フェノキシカルボニルシクロペンチル］マレイミド｝＞共重合体、＜［Ｎ−（１１−トリクロロシリルウンデカニル）−１−マレイミド］−｛Ｎ−［（１Ｓ，２Ｓ）−２−ベンジルオキシカルボニルシクロペンチル］マレイミド｝＞共重合体、＜［Ｎ−（１１−トリクロロシリルウンデカニル）−１−マレイミド］−｛Ｎ−［（１Ｓ，２Ｓ）−２−Ｎ−アセチルアミノシクロペンチル］マレイミド｝＞共重合体、＜［Ｎ−（１１−トリクロロシリルウンデカニル）−１−マレイミド］−｛Ｎ−［（１Ｓ，２Ｓ）−２−Ｎ−プロピオニルアミノシクロペンチル］マレイミド｝＞共重合体、＜［Ｎ−（１１−トリクロロシリルウンデカニル）−１−マレイミド］−｛Ｎ−［（１Ｓ，２Ｓ）−２−Ｎ−ｉ−ブチリルアミノシクロペンチル］マレイミド｝＞共重合体、＜［Ｎ−（１１−トリクロロシリルウンデカニル）−１−マレイミド］−｛Ｎ−［（１Ｓ，２Ｓ）−２−Ｎ−ベンゾイルアミノシクロペンチル］マレイミド｝＞共重合体、＜［Ｎ−（１１−トリクロロシリルウンデカニル）−１−マレイミド］−｛Ｎ−［（１Ｓ，２Ｓ）−２−Ｎ−フェニルアセチルアミノシクロペンチル］マレイミド、｝＞共重合体、＜［Ｎ−（１１−トリクロロシリルウンデカニル）−１−マレイミド］−｛Ｎ−［（１Ｓ，２Ｓ）−２−Ｎ−メチルカルバモイルシクロペンチル］マレイミド｝＞共重合体、＜［Ｎ−（１１−トリクロロシリルウンデカニル）−１−マレイミド］−｛Ｎ−［（１Ｓ，２Ｓ）−２−Ｎ−エチルカルバモイルシクロペンチル］マレイミド｝＞共重合体、＜［Ｎ−（１１−トリクロロシリルウンデカニル）−１−マレイミド］−｛Ｎ−［（１Ｓ，２Ｓ）−２−Ｎ−ｉ−プロピルカルバモイルシクロペンチル］マレイミド｝＞共重合体、＜［Ｎ−（１１−トリクロロシリルウンデカニル）−１−マレイミド］−｛Ｎ−［（１Ｓ，２Ｓ）−２−Ｎ−フェニルカルバモイルシクロペンチル］マレイミド｝＞共重合体、＜［Ｎ−（１１−トリクロロシリルウンデカニル）−１−マレイミド］−｛、Ｎ−［（１Ｓ，２Ｓ）−２−Ｎ−ベンジルカルバモイルシクロペンチル］マレイミド｝＞共重合体、＜［Ｎ−（１１−トリクロロシリルウンデカニル）−１−マレイミド］−｛Ｎ−［（１Ｓ，２Ｓ）−２−Ｎ−メチルカルバモイルオキシシクロペンチル］マレイミド｝＞共重合体、＜［Ｎ−（１１−トリクロロシリルウンデカニル）−１−マレイミド］−｛Ｎ−［（１Ｓ，２Ｓ）−２−Ｎ−エチルカルバモイルオキシシクロペンチル］マレイミド｝＞共重合体、＜［Ｎ−（１１−トリクロロシリルウンデカニル）−１−マレイミド］−｛Ｎ−［（１Ｓ，２Ｓ）−２−Ｎ−ｉ−プロピルカルバモイルオキシシクロペンチル］マレイミド｝＞共重合体、＜［Ｎ−（１１−トリクロロシリルウンデカニル）−１−マレイミド］−｛Ｎ−［（１Ｓ，２Ｓ）−２−Ｎ−フェニルカルバモイルオキシシクロペンチル］マレイミド｝＞共重合体、＜［Ｎ−（１１−トリクロロシリルウンデカニル）−１−マレイミド］−｛Ｎ−［（１Ｓ，２Ｓ）−２−Ｎ−ベンジルカルバモイルオキシシクロペンチル］マレイミド｝＞共重合体等が例示される。
【０１１９】
本発明の、上記一般式（５）で示される構造単位を含む光学活性ポリマレイミド誘導体には、上記したこれら（Ｓ）体のみならず、これらの鏡像体異性体も含まれる。
【０１２０】
次に、本発明の光学活性ポリマレイミド誘導体からなる分離剤及びそれを用いた光学活性化合物の分離方法について説明する。
【０１２１】
本発明の光学活性ポリマレイミド誘導体、すなわち、上記一般式（１）で示される構造単位を含む光学活性ポリマレイミド誘導体及び上記一般式（５）で示される構造単位を含む光学活性ポリマレイミド誘導体は、いずれも光学活性物質の分離剤として幅広く使用することができる。
【０１２２】
本発明の分離剤としては、本発明の光学活性ポリマレイミド誘導体そのもの、本発明の光学活性ポリマレイミド誘導体を何らかの担体に物理的に吸着させ担持したもの、又は本発明の光学活性ポリマレイミド誘導体を多孔質担体に化学的に結合させ固定化したものを含むが、分離条件の多様化、分離性能の向上等の目的のため、本発明の光学活性ポリマレイミド誘導体を化学結合により多孔質担体に固定化したものが好ましい。
【０１２３】
本発明の光学活性ポリマレイミド誘導体を多孔質担体上に化学結合により固定化させる場合、用いられる多孔質担体としては、特に限定するものでないが、例えば、多孔質有機担体又は多孔質無機担体が挙げられる。
【０１２４】
本発明において、多孔質有機担体としては、特に限定するものではないが、例えば、ポリアクリル酸、ポリアリルアルコール、ポリアクリルアミド、架橋ポリスチレン等が挙げられる。また、多孔質無機担体としては、特に限定するものではないが、例えば、シリカゲル、珪藻土、ヒドロキシアパタイト、アルミナ、酸化チタン、マグネシア、ポリシロキサン等が挙げられる。本発明においてはこれらのうちシリカゲルが特に好ましい。担体の平均粒径としては通常１μｍ〜１０ｍｍの範囲、好ましくは２μｍ〜１ｍｍの範囲であり、平均細孔径としては通常１ｎｍ〜１μｍ、好ましくは１ｎｍ〜３００ｎｍの範囲である。
【０１２５】
本発明の光学活性ポリマレイミド誘導体を、多孔質担体上に化学結合により固定化させる方法としては、特に限定するものではないが、例えば、本発明の、上記一般式（５）で示される構造単位を含む光学活性ポリマレイミド誘導体中のトリクロロシリル基と多孔質担体表面の水酸基を反応させる方法が挙げられる。
【０１２６】
本発明の、上記一般式（５）で示される構造単位を含む光学活性ポリマレイミド誘導体と多孔質担体との固定化反応において、その反応条件としては特に限定するものではないが、例えば、シリカゲルとの反応においては、十分に脱水、活性化したシリカゲルと、本発明の、上記一般式（５）で示される構造単位を含む光学活性ポリマレイミド誘導体を混合し、無溶媒又はトルエン、キシレン、メシチレン等の不活性溶媒中、通常３０〜２５０℃の範囲、好ましくは８０〜１２０℃の範囲で加熱することで固定化を行うことができる。
【０１２７】
本発明において、固定化反応に用いるシリカゲルは、反応性の低下を防ぐため、表面処理が施されていないことが望ましいが、未反応のシラノール基が残留する範囲であれば、表面処理が施されていても特に問題はない。また光学活性ポリマレイミド誘導体とシリカゲルを反応させた後、残存シラノールの影響を排除するため、表面処理を行うことが望ましいが、全く表面処理を行わなくても特に問題はない。
【０１２８】
本発明の、上記一般式（５）で示される構造単位を含む光学活性ポリマレイミド誘導体を多孔質担体に対して固定化する量としては、用いる担体の種類、物性により異なり、特に限定するものではないが、例えば、シリカゲルの場合、使用するシリカゲルの重量に対して１〜５０重量％の範囲が好ましい。
【０１２９】
本発明の分離剤は、種々の光学活性化合物の分離に適用可能である。例えば、本発明の分離剤を、ガラス製、金属製等のカラムに充填すれば、クロマトグラフィー用の充填カラムとして使用することができる。例えば、高速液体クロマトグラフィー用の充填カラムとして使用する場合には、具体的には、溶離液としてヘキサン−イソプロパノール等を用いる順相系、アルコール−水等を用いる逆相系のいずれにおいても幅広く応用可能である。なお、本発明の分離剤は、高速液体クロマトグラフィー用の充填剤用途のみ限らず、ガスクロマトグラフィーの光学分割カラム担持体としても利用可能である。
【０１３０】
本発明の分離剤を用いて光学活性物質を分離する方法としては、特に限定するものではないが、例えば、高速液体クロマトグラフィー、ガスクロマトグラフィーにより光学活性物質を容易に分離することができる。また、本発明の分離剤は核磁気共鳴スペクトル（以下、ＮＭＲと略す）のシフト試薬としての適用も可能である。
【発明の効果】
【０１３１】
本発明によれば、光学活性ポリマレイミド誘導体及びその製造方法、並びに光学活性ポリマレイミド誘導体からなる分離剤及びそれを用いた光学活性化合物の分離方法が提供される。
【０１３２】
また、本発明において原料として用いた、アルキル鎖の末端に反応活性部位として炭素−炭素二重結合をもつマレイミド誘導体は非常に安価な原料であり、さらに多種多様な光学活性マレイミド誘導体を共重合することにより、簡便かつ安価な手法で、これまで困難であった、ポリマレイミド誘導体への反応活性部位である炭素−炭素二重結合の導入が可能となる。
【０１３３】
また、本発明の光学活性ポリマレイミド誘導体は反応活性部位である炭素−炭素二重結合をもつことにより、ヒドロシリル化のような簡単な修飾を施すことで、シリカゲル等の多孔質担体と化学的に結合させることができ、簡便かつ安価な方法によりポリマレイミド誘導体を化学的に固定化した多孔質担体の製造が可能となる。
【０１３４】
また、本発明のポリマー固定化多孔質担体からなる分離剤は、光学異性体の分離剤として極めて有効に利用することができ、ポリマーと多孔質担体が化学的に結合しているために、ポリマーを多孔質担体に物理的に吸着、担持させた従来の分離剤では不可能であった、ポリマーが溶解又は膨潤するような溶剤を移動相として利用することが可能となる。
【０１３５】
さらに、本発明のポリマー固定化多孔質担体からなる分離剤は、分離剤の耐久性、耐圧能力の向上、溶媒置換による膨潤、収縮の防止、理論段数の向上等が期待でき、スケールアップ及び分離剤の洗浄も容易である。
【０１３６】
したがって、本発明は工業的に極めて有用である。
【実施例】
【０１３７】
以下、実施例により本発明を具体的に説明するが、本発明はこれらの実施例により何ら限定されるものではない。なお、以下の実施例において、旋光度の測定はＨＯＲＩＢＡ製ＳＥＰＡ−２００を使用した。融点の測定はＹＡＮＡＧＩＭＯＴＯ（株）製ミクロ融点測定装置を使用した。１Ｈ−ＮＭＲ及び１３Ｃ−ＮＭＲの測定は、ＶＡＲＩＡＮ製ＧＥＭＩＮＩ２００（２００ＭＨｚ）を使用した。質量分析は、日立製Ｍ−８０Ｂを使用した。ＩＲの測定は、ＪＡＳＣＯ製ＦＴ／ＩＲ−３００又はＪＡＳＣＯ製Ａ−２０２を使用した。
【０１３８】
［参考例１  Ｎ−（５−ヘキセニル）−１−マレイミドの調製］
３００ｍｌの丸底３つ口フラスコに、Ｎ−（５−ヘキセニル）−１−フタルイミド０．９６ｇ（４．２ｍｍｏｌ）を入れ、エタノール２００ｍｌに溶解した後、室温にてヒドラジン−１水和物２．０ｇ，（４０ｍｍｏｌ）を２０分かけて滴下した。２４時間攪拌した後、ロータリーエバポレーターで濃縮し、ジクロロメタンを加え、２Ｍ−ＮａＯＨ水溶液で二回洗浄を行なった。飽和炭酸水素ナトリウム水溶液で洗浄、飽和食塩水で洗浄、無水硫酸マグネシウム上で乾燥、濃縮することにより粗製５−ヘキセニル−１−アミンを得た。続いて冷却コンデンサー、滴下ロート及び攪拌子を備えた２００ｍｌの丸底３つ口フラスコに、無水マレイン酸４３０ｍｇ（４．４ｍｍｏｌ）及び乾燥ベンゼン８０ｍｌを入れ、攪拌することにより溶解させた後、氷浴上で０℃に冷却した。次いで、これに粗製５−ヘキセニル−１−アミンを乾燥ベンゼン２０ｍｌに溶解させた溶液を滴下ロートより添加した後、室温に戻し、１時間攪拌を行った。さらに反応液を激しく攪拌しながら、これに塩化亜鉛０．５７ｇ（４．４ｍｍｏｌ）を加え、油浴上で８０℃に加熱し、１，１，１，３，３，３−ヘキサメチルジシラザン１．０６ｇ（８．８ｍｍｏｌ）を乾燥ベンゼン２０ｍｌに溶解させた溶液を滴下ロートより滴下し、さらに加熱還流下、５時間反応を行った。反応終了後、室温に冷却、２Ｎ塩酸で洗浄、酢酸エチルで抽出、飽和炭酸水素ナトリウム水溶液で洗浄、飽和食塩水で洗浄、無水硫酸マグネシウム上で乾燥、濃縮することにより粗製Ｎ−（５−ヘキセニル）−１−マレイミドを得た。引き続きカラムクロマトグラフィー（ｎ−ヘキサン／酢酸エチル＝９／１，ｖｏｌ／ｖｏｌ）で精製することにより白色固体０．５６ｇを得た（収率７４．６％）。
【０１３９】
１Ｈ−ＮＭＲ（ＣＤＣｌ３）δ６．６７（ｓ，２Ｈ），５．８２（ｍ，１Ｈ），４．９６（ｍ，２Ｈ），３．５２（ｔ，Ｊ＝９．２Ｈｚ，２Ｈ），２．０２（ｍ，２Ｈ），１．６２（ｍ，２Ｈ），１．３６（ｂｓ，４Ｈ）
１３Ｃ−ＮＭＲ（ＣＤＣｌ３）δ１７０．７，１３３．９，１１４．０，３７．８，３３．６，２９．４，２９．０，２６．７
ＭＡＳＳ（ｍ／ｚ）１７９（［Ｍ］＋）
ＩＲ（ＫＢｒ）３０８０，２９２４，２８５０，１７０８，１４６４，１４０２，１３７０，１１７２，１１２０，９１２，８５２，６９４  ｃｍ−１。
【０１４０】
［参考例２  Ｎ−（１０−ウンデセニル）−１−マレイミドの調製］
３００ｍｌの丸底３つ口フラスコに、Ｎ−（１０−ウンデセニル）−１−フタルイミド２．４６ｇ（８．２ｍｍｏｌ）を入れ、エタノール２００ｍｌに溶解した後、室温にてヒドラジン−１水和物４．０ｇ，（８０ｍｍｏｌ）を２０分かけて滴下した。４８時間攪拌した後、ロータリーエバポレーターで濃縮し、ジクロロメタンを加え、２Ｍ−ＮａＯＨ水溶液で二回洗浄を行なった。飽和炭酸水素ナトリウム水溶液で洗浄、飽和食塩水で洗浄、無水硫酸マグネシウム上で乾燥、濃縮することにより粗製５−ヘキセニル−１−アミンを得た。続いて冷却コンデンサー、滴下ロート及び攪拌子を備えた３００ｍｌの丸底３つ口フラスコに、無水マレイン酸８６０ｍｇ（８．８ｍｍｏｌ）及び乾燥ベンゼン１２０ｍｌを入れ、攪拌することにより溶解させた後、氷浴上で０℃に冷却した。次いで、これに粗製１０−ウンデセニル−１−アミンを乾燥ベンゼン４０ｍｌに溶解させた溶液を滴下ロートより添加した後、室温に戻し、１時間攪拌を行った。さらに反応液を激しく攪拌しながら、これに塩化亜鉛１．１４ｇ（８．８ｍｍｏｌ）を加え、油浴上で８０℃に加熱し、１，１，１，３，３，３−ヘキサメチルジシラザン２．１２ｇ（１７．６ｍｍｏｌ）を乾燥ベンゼン２０ｍｌに溶解させた溶液を滴下ロートより滴下し、さらに加熱還流下、５時間反応を行った。反応終了後、室温に冷却、２Ｎ塩酸で洗浄、酢酸エチルで抽出、飽和炭酸水素ナトリウム水溶液で洗浄、飽和食塩水で洗浄、無水硫酸マグネシウム上で乾燥、濃縮することにより粗製Ｎ−（１０−ウンデセニル）−１−マレイミドを得た。引き続きカラムクロマトグラフィー（ｎ−ヘキサン／酢酸エチル＝９／１，ｖｏｌ／ｖｏｌ）で精製することにより白色固体１．１２ｇを得た（収率５４．８％）。
【０１４１】
１Ｈ−ＮＭＲ（ＣＤＣｌ３）δ６．６８（ｓ，２Ｈ），５．８２（ｍ，１Ｈ），４．９６（ｍ，２Ｈ），３．５２（ｔ，Ｊ＝９．２Ｈｚ，２Ｈ），２．０２（ｍ，２Ｈ），１．６２（ｍ，２Ｈ），１．３６（ｂｓ，１４Ｈ）
１３Ｃ−ＮＭＲ（ＣＤＣｌ３）δ１７０．７，１３３．９，１１４．１，３８．０，３３．８，２９．４，２９．５，２９．４，２９．１，２９．０，２８．６，２６．８
ＭＡＳＳ（ｍ／ｚ）２４９（［Ｍ］＋）
ＩＲ（ＫＢｒ）３４４８，３０７９，２９１９，２８５１，１７０５，１４６７，１４０５，１３７１，１１７８，１１２５，９１２，８４８，６９３  ｃｍ−１。
【０１４２】
以下の実施例において、平均分子量はゲルパーミエーションクロマトグラフィー（東ソー製高速ＧＰＣシステム）によりポリスチレン換算で算出した。旋光度はＨＯＲＩＢＡ製ＳＥＰＡ−３００により測定した。１Ｈ−ＮＭＲ及び１３Ｃ−ＮＭＲはＶａｒｉａｎ製Ｇｅｍｉｎｉ−２００により測定した。ＩＲはＰｅｒｋｉｎ  Ｅｌｍｅｒ製２０００ＦＴ−ＩＲにより測定した。また、調製した光学活性ポリマレイミド誘導体の分離能の測定には、東ソー製マルチポンプＣＣＰＭ、紫外可視検出器ＵＶ−８０２０、及びインテグレーターＣＨＲＯＭＡＴＯＣＯＲＤＥＲ２１を用いた。
【０１４３】
［実施例１  光学活性｛［Ｎ−（５−ヘキセニル）−１−マレイミド］−［（Ｓ）−（−）−１−フェニルエチル−１−マレイミド］｝共重合体の調製］
マグネット攪拌子を入れた５０ｍｌのナス型フラスコ中、Ｎ−（５−ヘキセニル）−１−マレイミド０．１８ｇ（１．０ｍｍｏｌ）を乾燥トルエン５ｍｌに溶解し、別途調製したジエチル亜鉛０．１３ｇ（１．０ｍｍｏｌ）と（−）−スパルテイン０．２７ｇ（１．２ｍｍｏｌ）との混合トルエン溶液２ｍｌを−１０℃の冷却下添加した。−１０℃で２４時間攪拌を行った後、この溶液に（Ｓ）−（−）−１−フェニルエチル−１−マレイミド２．００ｇ（９．９ｍｍｏｌ）を溶解した乾燥トルエン溶液１３ｍｌを添加し、さらに同温度で９６時間反応を行った。反応終了後、反応液を２００ｍｌのメタノールに投入し、次いで析出物をろ取した。得られた白色固体を１Ｎ塩酸で洗浄、次いで水洗した後、室温度で減圧下、乾燥することにより目的物の光学活性｛［Ｎ−（５−ヘキセニル）−１−マレイミド］−［（Ｓ）−（−）−１−フェニルエチル−１−マレイミド］｝共重合体１．８９ｇを白色固体として得た（収率８６．７％）。
【０１４４】
数平均分子量（Ｍｎ）＝２１．９×１０３，Ｍｗ／Ｍｎ＝５．０４
比旋光度［α］２５４３５＝＋２３９．０°（Ｃ＝１．０，ＣＨＣｌ３）
１Ｈ−ＮＭＲ（ＣＤＣｌ３）δ７．２４（ｂｓ）、５．８０（ｂｓ）、５．３０（ｂｓ）、５．１０（ｂｓ）、４．９２（ｂｓ）、３．７４（ｂｓ）、１．６３（ｂｓ），１．４６（ｂｓ）、１．４０（ｂｓ）
ＩＲ（ＫＢｒ）３４５２，２９４０，１６９８，１４９６，１４５６，１３９２，１３６８，１２２１，１１９０，１１０４，７４５，６９４  ｃｍ−１
元素分析；Ｃ７１．２０，Ｈ５．６０，Ｎ７．１４（Ｃａｌｃ．；Ｃ７１．２５，Ｈ５．６６，Ｎ７．０３）。
【０１４５】
［実施例２  光学活性｛［Ｎ−（１０−ウンデセニル）−１−マレイミド］−［（Ｓ）−（−）−１−フェニルエチル−１−マレイミド］｝共重合体の調製］
マグネット攪拌子を入れた５０ｍｌのナス型フラスコ中、Ｎ−（１０−ウンデセニル）−１−マレイミド０．２５ｇ（１．０ｍｍｏｌ）を乾燥トルエン５ｍｌに溶解し、別途調製したジエチル亜鉛０．１３ｇ（１．０ｍｍｏｌ）と（−）−スパルテイン０．２７ｇ（１．２ｍｍｏｌ）との混合トルエン溶液２ｍｌを−１０℃の冷却下添加した。−１０℃で２４時間攪拌を行った後、この溶液に（Ｓ）−（−）−１−フェニルエチル−１−マレイミド２．００ｇ（９．９ｍｍｏｌ）を溶解した乾燥トルエン溶液１３ｍｌを添加し、さらに同温度で９６時間反応を行った。反応終了後、反応液を２００ｍｌのメタノールに投入し、次いで析出物をろ取した。得られた白色固体を１Ｎ塩酸で洗浄、次いで水洗した後、室温度で減圧下、乾燥することにより目的物の光学活性｛［Ｎ−（１０−ウンデセニル）−１−マレイミド］−［（Ｓ）−（−）−１−フェニルエチル−１−マレイミド］｝共重合体１．９６ｇを白色固体として得た（収率８７．１％）。
【０１４６】
数平均分子量（Ｍｎ）＝１７．４×１０３，Ｍｗ／Ｍｎ＝７．６４
比旋光度［α］２５４３５＝＋２６０．７°（Ｃ＝１．０，ＣＨＣｌ３）
１Ｈ−ＮＭＲ（ＣＤＣｌ３）δ７．２５（ｂｓ）、５．８２（ｂｓ）、５．２８（ｂｓ）、５．１０（ｂｓ）、４．９２（ｂｓ）、３．７４（ｂｓ）、１．６３（ｂｓ），１．４６（ｂｓ）、１．４３（ｂｓ）、１．２４（ｂｓ）
ＩＲ（ＫＢｒ）３４５８，２９３６，１６９４，１４９７，１４５０，１３９７，１３６７，１２２３，１１９０，１１００，７４１，６９７  ｃｍ−１
元素分析；Ｃ７１．６６，Ｈ５．８９，Ｎ６．７９（Ｃａｌｃ．；Ｃ７１．７０，Ｈ５．９３，Ｎ６．８１）。
【０１４７】
［実施例３  光学活性｛［Ｎ−（５−ヘキセニル）−１−マレイミド］−［（Ｓ）−（−）−１−シクロヘキシルエチル−１−マレイミド］｝共重合体の調製］
マグネット攪拌子を入れた５０ｍｌのナス型フラスコ中、Ｎ−（５−ヘキセニル）−１−マレイミド０．１８ｇ（１．０ｍｍｏｌ）を乾燥トルエン５ｍｌに溶解し、別途調製したジエチル亜鉛０．１３ｇ（１．０ｍｍｏｌ）と（−）−スパルテイン０．２７ｇ（１．２ｍｍｏｌ）との混合トルエン溶液２ｍｌを−１０℃の冷却下添加した。−１０℃で２４時間攪拌を行った後、この溶液に（Ｓ）−（−）−１−シクロヘキシルエチル−１−マレイミド２．０６ｇ（９．９ｍｍｏｌ）を溶解した乾燥トルエン溶液１３ｍｌを添加し、さらに同温度で９６時間反応を行った。反応終了後、反応液を２００ｍｌのメタノールに投入し、次いで析出物をろ取した。得られた白色固体を１Ｎ塩酸で洗浄、次いで水洗した後、室温度で減圧下、乾燥することにより目的物の光学活性｛［Ｎ−（５−ヘキセニル）−１−マレイミド］−［（Ｓ）−（−）−１−シクロヘキシルエチル−１−マレイミド］｝共重合体１．９４ｇを白色固体として得た（収率８６．６％）。
【０１４８】
数平均分子量（Ｍｎ）＝１２．６×１０３，Ｍｗ／Ｍｎ＝４．９２
比旋光度［α］２５４３５＝＋１３７．９９°（Ｃ＝１．０，ＣＨＣｌ３）
１Ｈ−ＮＭＲ（ＣＤＣｌ３）δ５．８２（ｂｓ）、４．９６（ｂｓ）、３．８４（ｂｓ）、３．４８（ｂｓ）、２．１０−１．４８（ｂｓ）、１．４８−１．０４（ｂｓ）、１．０４−０．６４（ｂｓ）
ＩＲ（ＫＢｒ）３４５０，２９３２，２８５４，１６９４，１４４８，１４０６，１３６９，１２４７，１２０１，１１８６，１１３０，７４８，６５８  ｃｍ−１
元素分析；Ｃ６９．２７，Ｈ８．２５，Ｎ６．８１（Ｃａｌｃ．；Ｃ６９．３４，Ｈ８．１９，Ｎ６．８４）。
【０１４９】
［実施例４  光学活性｛［Ｎ−（１０−ウンデセニル）−１−マレイミド］−［（Ｓ）−（−）−１−シクロヘキシルエチル−１−マレイミド］｝共重合体の調製］
マグネット攪拌子を入れた５０ｍｌのナス型フラスコ中、Ｎ−（１０−ウンデセニル）−１−マレイミド０．２５ｇ（１．０ｍｍｏｌ）を乾燥トルエン５ｍｌに溶解し、別途調製したジエチル亜鉛０．１３ｇ（１．０ｍｍｏｌ）と（−）−スパルテイン０．２７ｇ（１．２ｍｍｏｌ）との混合トルエン溶液２ｍｌを−１０℃の冷却下添加した。−１０℃で２４時間攪拌を行った後、この溶液に（Ｓ）−（−）−１−シクロヘキシルエチル−１−マレイミド２．０６ｇ（９．９ｍｍｏｌ）を溶解した乾燥トルエン溶液１３ｍｌを添加し、さらに同温度で９６時間反応を行った。反応終了後、反応液を２００ｍｌのメタノールに投入し、次いで析出物をろ取した。得られた白色固体を１Ｎ塩酸で洗浄、次いで水洗した後、室温度で減圧下、乾燥することにより目的物の光学活性｛［Ｎ−（１０−ウンデセニル）−１−マレイミド］−［（Ｓ）−（−）−１−シクロヘキシルエチル−１−マレイミド］｝共重合体２．０２ｇを白色固体として得た（収率８７．４％）。
【０１５０】
数平均分子量（Ｍｎ）＝９．９×１０３，Ｍｗ／Ｍｎ＝５．３９
比旋光度［α］２５４３５＝＋１３０．４５°（Ｃ＝１．０，ＣＨＣｌ３）
１Ｈ−ＮＭＲ（ＣＤＣｌ３）δ５．８２（ｂｓ）、４．９６（ｂｓ）、３．８６（ｂｓ）、３．４６（ｂｓ）、２．１０−１．４８（ｂｓ）、１．４８−１．０４（ｂｓ）、１．０４−０．６４（ｂｓ）
ＩＲ（ＫＢｒ）３４５０，２９２９，２８５４，１６９３，１４４９，１４０１，１３７１，１２４７，１２０２，１１８５，１１２６，７４６，６５８  ｃｍ−１
元素分析；Ｃ６９．７６，Ｈ８．２９，Ｎ６．７１（Ｃａｌｃ．；Ｃ６９．８３，Ｈ８．３８，Ｎ６．６４）。
【０１５１】
［実施例５  光学活性＜［Ｎ−（５−ヘキセニル）−１−マレイミド］−｛Ｎ−［（１Ｓ，２Ｓ）−２−ベンジルオキシシクロペンチル］マレイミド｝＞共重合体の調製］
マグネット攪拌子を入れた５０ｍｌのナス型フラスコ中、Ｎ−（５−ヘキセニル）−１−マレイミド０．１８ｇ（１．０ｍｍｏｌ）を乾燥トルエン５ｍｌに溶解し、別途調製したジエチル亜鉛０．１３ｇ（１．０ｍｍｏｌ）と（−）−スパルテイン０．２７ｇ（１．２ｍｍｏｌ）との混合トルエン溶液２ｍｌを−１０℃の冷却下添加した。−１０℃で２４時間攪拌を行った後、この溶液にＮ−［（１Ｓ，２Ｓ）−２−ベンジルオキシシクロペンチル］マレイミド２．７０ｇ（９．９ｍｍｏｌ）を溶解した乾燥トルエン溶液１３ｍｌを添加し、さらに同温度で９６時間反応を行った。反応終了後、反応液を２００ｍｌのメタノールに投入し、次いで析出物をろ取した。得られた白色固体を１Ｎ塩酸で洗浄、次いで水洗した後、室温度で減圧下、乾燥することにより目的物の光学活性＜［Ｎ−（５−ヘキセニル）−１−マレイミド］−｛Ｎ−［（１Ｓ，２Ｓ）−２−ベンジルオキシシクロペンチル］マレイミド｝＞共重合体２．１４ｇを白色固体として得た（収率７４．３％）。
【０１５２】
数平均分子量（Ｍｎ）＝１８．０×１０３，Ｍｗ／Ｍｎ＝８．２８
比旋光度［α］２５４３５＝＋９３．９４°（Ｃ＝１．０，ＣＨＣｌ３）
１Ｈ−ＮＭＲ（ＣＤＣｌ３）δ７．２４（ｂｓ）、５．７８（ｂｓ）、４．９６（ｂｓ）、４．６０−４．００（ｂｓ）、４．００−３．７０（ｂｓ）、２．２０−１．４０（ｂｓ）、１．４０−１．０５（ｂｓ）
ＩＲ（ＫＢｒ）３４５２，２９３０，２９１０，１７７０，１６９６，１４５２，１３９８，１２１６，１１５８，１０９６，１０３０，９１０，７４０，６９７，６４０  ｃｍ−１
元素分析；Ｃ７０．５１，Ｈ６．３７，Ｎ５．３８（Ｃａｌｃ．；Ｃ７０．５９，Ｈ６．３８，Ｎ５．３３）。
【０１５３】
［実施例６  光学活性＜［Ｎ−（１０−ウンデセニル）−１−マレイミド］−｛Ｎ−［（１Ｓ，２Ｓ）−２−ベンジルオキシシクロペンチル］マレイミド｝＞共重合体の調製］
マグネット攪拌子を入れた５０ｍｌのナス型フラスコ中、Ｎ−（１０−ウンデセニル）−１−マレイミド０．２５ｇ（１．０ｍｍｏｌ）を乾燥トルエン５ｍｌに溶解し、別途調製したジエチル亜鉛０．１３ｇ（１．０ｍｍｏｌ）と（−）−スパルテイン０．２７ｇ（１．２ｍｍｏｌ）との混合トルエン溶液２ｍｌを−１０℃の冷却下添加した。−１０℃で２４時間攪拌を行った後、この溶液にＮ−［（１Ｓ，２Ｓ）−２−ベンジルオキシシクロペンチル］マレイミド２．７０ｇ（９．９ｍｍｏｌ）を溶解した乾燥トルエン溶液１３ｍｌを添加し、さらに同温度で９６時間反応を行った。反応終了後、反応液を２００ｍｌのメタノールに投入し、次いで析出物をろ取した。得られた白色固体を１Ｎ塩酸で洗浄、次いで水洗した後、室温度で減圧下、乾燥することにより目的物の光学活性｛［Ｎ−（５−ヘキセニル）−１−マレイミド］−［（Ｓ）−（−）−１−フェニルエチル−１−マレイミド］｝共重合体２．２５ｇを白色固体として得た（収率７６．３％）。
【０１５４】
数平均分子量（Ｍｎ）＝２４．０×１０３，Ｍｗ／Ｍｎ＝７．９６
比旋光度［α］２５４３５＝＋１１５．００°（Ｃ＝１．０，ＣＨＣｌ３）
１Ｈ−ＮＭＲ（ＣＤＣｌ３）δ７．２４（ｂｓ）、５．７８（ｂｓ）、４．９６（ｂｓ）、４．６０−４．００（ｂｓ）、４．００−３．７０（ｂｓ）、２．２０−１．４０（ｂｓ）、１．４０−１．０５（ｂｓ）
ＩＲ（ＫＢｒ）３４５２，２９２７，１７７２，１６９６，１４５４，１３９８，１２１２，１１５３，１０９９，１０２８，９１０，７３８，６９７，６４１  ｃｍ−１
元素分析；Ｃ７０．８３，Ｈ６．４７，Ｎ５．２８（Ｃａｌｃ．；Ｃ７０．９５，Ｈ６．５７，Ｎ５．２０）。
【０１５５】
［実施例７  光学活性｛［Ｎ−（１１−トリクロロシリルウンデカニル）−１−マレイミド］−［（Ｓ）−（−）−１−フェニルエチル−１−マレイミド］｝共重合体の調製］
５０ｍｌのナス型フラスコに、窒素雰囲気下、実施例２で調製した光学活性｛［Ｎ−（１０−ウンデセニル）−１−マレイミド］−［（Ｓ）−（−）−１−フェニルエチル−１−マレイミド］｝共重合体５００ｍｇ及びジクロロメタン１０ｍｌを仕込み溶解させた後、トリクロロシラン２０ｍｌを加え、さらにＨ２ＰｔＣｌ６０．０１ｇ（０．０２４ｍｍｏｌ）をイソプロパノール０．５ｍｌに溶解したものを加え、環流下６時間反応を行った。溶媒を完全に留去した後、室温度で減圧下、乾燥することにより目的物の光学活性光学活性｛［Ｎ−（１１−トリクロロシリルウンデカニル）−１−マレイミド］−［（Ｓ）−（−）−１−フェニルエチル−１−マレイミド］｝共重合体４８４ｍｇを白色固体として得た。
【０１５６】
１Ｈ−ＮＭＲ（ＣＤＣｌ３）δ７．２５（ｂｓ）、５．２８（ｂｓ）、５．１０（ｂｓ）、３．７４（ｂｓ）、１．６３（ｂｓ），１．４６（ｂｓ）、１．４３（ｂｓ）、１．２４（ｂｓ）。
【０１５７】
［実施例８  光学活性｛［Ｎ−（１１−トリクロロシリルウンデカニル）−１−マレイミド］−［（Ｓ）−（−）−１−シクロヘキシルエチル−１−マレイミド］｝共重合体の調製］
５０ｍｌのナス型フラスコに、窒素雰囲気下、実施例４で調製した光学活性｛［Ｎ−（１０−ウンデセニル）−１−マレイミド］−［（Ｓ）−（−）−１−シクロヘキシルエチル−１−マレイミド］｝共重合体５００ｍｇ及びジクロロメタン１０ｍｌを仕込み溶解させた後、トリクロロシラン２０ｍｌを加え、さらにＨ２ＰｔＣｌ６０．０１ｇ（０．０２４ｍｍｏｌ）をイソプロパノール０．５ｍｌに溶解したものを加え、環流下６時間反応を行った。溶媒を完全に留去した後、室温度で減圧下、乾燥することにより目的物の光学活性｛［Ｎ−（１１−トリクロロシリルウンデカニル）−１−マレイミド］−［（Ｓ）−（−）−１−シクロヘキシルエチル−１−マレイミド］｝共重合体４６５ｍｇを白色固体として得た。
【０１５８】
１Ｈ−ＮＭＲ（ＣＤＣｌ３）δ３．８６（ｂｓ）、３．４６（ｂｓ）、２．１０−１．４８（ｂｓ）、１．４８−１．０４（ｂｓ）、１．０４−０．６４（ｂｓ）。
【０１５９】
［実施例９  光学活性＜［Ｎ−（１１−トリクロロシリルウンデカニル）−１−マレイミド］−｛Ｎ−［（１Ｓ，２Ｓ）−２−ベンジルオキシシクロペンチル］マレイミド｝＞共重合体の調製］
５０ｍｌのナス型フラスコに、窒素雰囲気下、実施例６で調製した光学活性＜［Ｎ−（１０−ウンデセニル）−１−マレイミド］−｛Ｎ−［（１Ｓ，２Ｓ）−２−ベンジルオキシシクロペンチル］マレイミド｝＞共重合体５００ｍｇ及びジクロロメタン１０ｍｌを仕込み溶解させた後、トリクロロシラン２０ｍｌを加え、さらにＨ２ＰｔＣｌ６０．０１ｇ（０．０２４ｍｍｏｌ）をイソプロパノール０．５ｍｌに溶解したものを加え、環流下６時間反応を行った。溶媒を完全に留去した後、室温度で減圧下、乾燥することにより目的物の光学活性光学活性＜［Ｎ−（１１−トリクロロシリルウンデカニル）−１−マレイミド］−｛Ｎ−［（１Ｓ，２Ｓ）−２−ベンジルオキシシクロペンチル］マレイミド｝＞共重合体５２４ｍｇを白色固体として得た。
【０１６０】
１Ｈ−ＮＭＲ（ＣＤＣｌ３）δ７．２４（ｂｓ）、４．６０−４．００（ｂｓ）、４．００−３．７０（ｂｓ）、２．２０−１．４０（ｂｓ）、１．４０−１．０５（ｂｓ）。
【０１６１】
［実施例１０  光学活性｛（Ｎ−ウンデカニルマレイミド）−［（Ｓ）−（−）−１−フェニルエチル−１−マレイミド］｝共重合体結合シリカゲルの調製］
実施例７で得られた、｛［Ｎ−（１１−トリクロロシリルウンデカニル）−１−マレイミド］−［（Ｓ）−（−）−１−フェニルエチル−１−マレイミド］｝共重合体をジクロロメタン２０ｍｌに溶解させ、予め減圧下２００℃で乾燥させたシリカゲル（平均粒径５μｍ、平均細孔径１０オングストローム）２．５ｇと混合し、ジクロロメタンを減圧留去した後、キシレン５０ｍｌを加え、窒素雰囲気下、１４０℃で１２時間反応を行った。キシレンを減圧留去した後、反応混合物をジクロロメタンに懸濁させ超音波洗浄を行い、Ｇ４のグラスフィルターで濾別し、残渣として残ったシリカゲルをジクロロメタン、メタノール、ジクロロメタン（各５０ｍｌで３回）で順次洗浄し、６０℃で４時間減圧乾燥した（収量２．８２ｇ、回収率９４％）。
【０１６２】
元素分析；Ｃ１０．２０，Ｎ０．９７（反応率８０．２％）。
【０１６３】
［実施例１１  光学活性｛（Ｎ−ウンデカニルマレイミド）−［（Ｓ）−（−）−１−シクロヘキシルエチル−１−マレイミド］｝共重合体結合シリカゲルの調製］
実施例８で得られた、｛［Ｎ−（１１−トリクロロシリルウンデカニル）−１−マレイミド］−［（Ｓ）−（−）−１−シクロヘキシルエチル−１−マレイミド］｝共重合体をジクロロメタン２０ｍｌに溶解させ、予め減圧下２００℃で乾燥させたシリカゲル（平均粒径５μｍ、平均細孔径１０オングストローム）２．５ｇと混合し、ジクロロメタンを減圧留去した後、キシレン５０ｍｌを加え、窒素雰囲気下、１４０℃で１２時間反応を行った。キシレンを減圧留去した後、反応混合物をジクロロメタンに懸濁させ超音波洗浄を行い、Ｇ４のグラスフィルターで濾別し、残渣として残ったシリカゲルをジクロロメタン、メタノール、ジクロロメタン（各５０ｍｌで３回）で順次洗浄し、６０℃で４時間減圧乾燥した（収量２．４８ｇ、回収率８２．６％）。
【０１６４】
元素分析；Ｃ９．６０，Ｎ０．９１（反応率６８．２％）。
【０１６５】
［実施例１２  光学活性＜（Ｎ−ウンデカニルマレイミド）−｛Ｎ−［（１Ｓ，２Ｓ）−２−ベンジルオキシシクロペンチル］マレイミド｝＞共重合体結合シリカゲルの調製］
実施例９で得られた、＜［Ｎ−（１１−トリクロロシリルウンデカニル）−１−マレイミド］−｛Ｎ−［（１Ｓ，２Ｓ）−２−ベンジルオキシシクロペンチル］マレイミド｝＞共重合体をジクロロメタン２０ｍｌに溶解させ、予め減圧下２００℃で乾燥させたシリカゲル（平均粒径５μｍ、平均細孔径１０オングストローム）２．５ｇと混合し、ジクロロメタンを減圧留去した後、キシレン５０ｍｌを加え、窒素雰囲気下、１４０℃で１２時間反応を行った。キシレンを減圧留去した後、反応混合物をジクロロメタンに懸濁させ超音波洗浄を行い、Ｇ４のグラスフィルターで濾別し、残渣として残ったシリカゲルをジクロロメタン、メタノール、ジクロロメタン（各５０ｍｌで３回）で順次洗浄し、６０℃で４時間減圧乾燥した（収量２．６４ｇ、回収率８８．０％）。
【０１６６】
元素分析；Ｃ１１．９５，Ｎ０．８４（反応率８９．０％）。
【０１６７】
［実施例１３  光学活性｛（Ｎ−ウンデカニルマレイミド）−［（Ｓ）−（−）−１−フェニルエチル−１−マレイミド］｝共重合体結合シリカゲル充填カラムの調製］
実施例１０で得られた光学活性｛（Ｎ−ウンデカニルマレイミド）−［（Ｓ）−（−）−１−フェニルエチル−１−マレイミド］｝共重合体結合シリカゲルをイソプロパノール１０ｍｌに分散させた後、ステンレス製の４．６ｍｍＩＤ×２５０ｍｍのカラムに高圧ポンプを用い、流量２．０ｍｌ／ｍｉｎ、最高圧力２９．４ＭＰａで充填した。得られたカラムの理論段数は４５７２段であった。
【０１６８】
理論段数の測定に当たっては、溶離液としてヘキサン／イソプロパノール＝９／１を用い、トルエンの溶出により測定した。なお、理論段数は下式により算出した。
【０１６９】
理論段数（Ｎ）＝５．５４×［Ｔｒ／（Ｗ１／２）］２
Ｔｒ＝保持時間（ｓｅｃ）
Ｗ１／２＝半値幅（ｍｍ）。
【０１７０】
［実施例１４  光学活性｛（Ｎ−ウンデカニルマレイミド）−［（Ｓ）−（−）−１−シクロヘキシルエチル−１−マレイミド］｝共重合体結合シリカゲル充填カラムの調製］
実施例１１で得られた光学活性｛（Ｎ−ウンデカニルマレイミド）−［（Ｓ）−（−）−１−シクロヘキシルエチル−１−マレイミド］｝共重合体結合シリカゲルをイソプロパノール１０ｍｌに分散させた後、ステンレス製の４．６ｍｍＩＤ×２５０ｍｍのカラムに高圧ポンプを用い、流量２．０ｍｌ／ｍｉｎ、最高圧力２９．４ＭＰａで充填した。得られたカラムの理論段数は２９６１段であった。
【０１７１】
理論段数の測定に当たっては、実施例１３に記載の方法と同様に行った。
【０１７２】
［実施例１５  光学活性＜（Ｎ−ウンデカニルマレイミド）−｛Ｎ−［（１Ｓ，２Ｓ）−２−ベンジルオキシシクロペンチル］マレイミド｝＞共重合体結合シリカゲル充填カラムの調製］
実施例１２で得られた光学活性＜（Ｎ−ウンデカニルマレイミド）−｛Ｎ−［（１Ｓ，２Ｓ）−２−ベンジルオキシシクロペンチル］マレイミド｝＞共重合体結合シリカゲルをイソプロパノール１０ｍｌに分散させた後、ステンレス製の４．６ｍｍＩＤ×２５０ｍｍのカラムに高圧ポンプを用い、流量２．０ｍｌ／ｍｉｎ、最高圧力２９．４ＭＰａで充填した。得られたカラムの理論段数は４１９６段であった。
【０１７３】
理論段数の測定に当たっては、実施例１３に記載の方法と同様に行った。
【０１７４】
［実施例１６〜実施例２０］
実施例１３〜実施例１５で調製した充填カラムを用い、表１中に示した条件下、各種光学活性化合物の分離を行った。結果を表１中にあわせて示す。
【０１７５】
【表１】
2005255795.tif 000016